(57)【要約】  （Ａ）２つ以上のエーテル基を有するエーテル化合物、三価リン化合物、及びケトン化合物からなる群より選ばれる少なくとも１種の化合物と、（Ｂ）三ハロゲン化ホウ素と、（Ｃ）エピスルフィド化合物と、を含有する組成物が開示される。【特許請求の範囲】
【請求項１】
（Ａ）２つ以上のエーテル基を有するエーテル化合物、三価リン化合物、及びケトン化合物からなる群より選ばれる少なくとも１種の化合物と、
（Ｂ）三ハロゲン化ホウ素と、
（Ｃ）エピスルフィド化合物と、
を含有する組成物。
【請求項２】
前記エーテル化合物のエーテル基の数が、２〜８である、請求項１記載の組成物。
【請求項３】
前記エーテル化合物の炭素数が、３〜５０である、請求項１記載の組成物。
【請求項４】
前記三価リン化合物が、下記式（１）で表される化合物である、請求項１記載の組成物。
【化１】
2013015174.tif 000118
［式中、ａは、１以上の数を示し、
Ｒ１は、炭素数１〜３３の鎖状、分岐状若しくは環状の脂肪族炭化水素基、置換若しくは無置換の芳香族炭化水素基、又は、置換若しくは無置換のメタロセニル基を示し、
Ｒ２及びＲ３は、それぞれ独立に、炭素数１〜３３の鎖状、分岐状若しくは環状の脂肪族炭化水素基、又は、置換若しくは無置換の芳香族炭化水素基を示し、
Ｒ１とＲ２、Ｒ１とＲ３又はＲ２とＲ３とが連結されていてもよく、
ａが２以上の場合、複数存在するＲ２及びＲ３は、同一でも異なっていてもよく、Ｒ２同士又はＲ３同士が、連結されていてもよい。］
【請求項５】
式（１）において、ａが１で、Ｒ１、Ｒ２、及びＲ３が全て芳香族炭化水素基であり、Ｒ１、Ｒ２、及びＲ３のうち少なくとも１つが、置換された芳香族炭化水素基である、請求項４記載の組成物。
【請求項６】
前記三価リン化合物の炭素数が、４〜５２である、請求項４記載の組成物。
【請求項７】
式（１）において、ａが１〜４である、請求項４記載の組成物。
【請求項８】
前記ケトン化合物が、下記式（２）、（３）又は（４）で表される化合物である、請求項１記載の組成物。
【化２】
2013015174.tif 000119
［式中、ａ、ｃ、ｄ及びｆは、それぞれ独立に１以上の数を示し、ｂ及びｅは、それぞれ独立に２以上の数を示し、
Ｒ１１及びＲ１２は、それぞれ独立に、炭素数１〜２０の鎖状、分岐状若しくは環状の脂肪族炭化水素基又は置換若しくは無置換の芳香族炭化水素基を示し、
Ｒ１３は、水素原子又は炭素数１〜２０の鎖状、分岐状若しくは環状の脂肪族又は置換若しくは無置換の芳香族炭化水素基を示し、
Ｒ１１、Ｒ１２、及びＲ１３は、互いに連結されていてもよく、
Ｒ１４及びＲ１５は、それぞれ独立に、炭素数１〜２０の鎖状、分岐状若しくは環状の脂肪族炭化水素基又は置換若しくは無置換の芳香族炭化水素基を示し、
Ｒ１５同士は、同一でも異なっていてもよく、
Ｒ１４、Ｒ１５及びＲ１５同士は、互いに連結されていてもよく、
Ｒ１６、Ｒ１７及びＲ１８は、それぞれ独立に、炭素数１〜２０の鎖状、分岐状若しくは環状の脂肪族炭化水素基又は置換若しくは無置換の芳香族炭化水素基を示し、
Ｒ１６及びＲ１８同士は、同一でも異なっていてもよく、
Ｒ１６、Ｒ１７又はＲ１８とＲ１６又はＲ１８とは、互いに連結されていてもよい。］
【請求項９】
式（２）において、ａが２であるとき、２つのケトン基間の炭素数が２〜２０である、請求項８記載の組成物。
【請求項１０】
前記ケトン化合物の炭素数が、３〜３１である、請求項８記載の組成物。
【請求項１１】
前記ケトン化合物のケトン基の数が、１〜８である、請求項８記載の組成物。
【請求項１２】
前記（Ａ）２つ以上のエーテル基を有するエーテル化合物、三価リン化合物、及びケトン化合物からなる群より選ばれる少なくとも１種の化合物と前記（Ｂ）三ハロゲン化ホウ素の少なくとも一部が錯体を形成している、請求項１記載の組成物。
【請求項１３】
下記式（５）で表される、前記（Ａ）２つ以上のエーテル基を有するエーテル化合物、三価リン化合物、及びケトン化合物からなる群より選ばれる少なくとも１種の化合物と前記（Ｂ）三ハロゲン化ホウ素との比率を表す指標αが１〜１０００である、請求項１記載の組成物。
指標α＝（αｅ＋αｐ＋αｋ）／αｂ  （５）
αｅ：前記エーテル化合物のエーテル基の物質量（ｍｏｌ）
αｐ：前記三価リン化合物に含有される三価のリン原子の物質量（ｍｏｌ）
αｋ：前記ケトン化合物のケトン基の物質量（ｍｏｌ）
αｂ：前記三ハロゲン化ホウ素の物質量（ｍｏｌ）
【請求項１４】
αｐ／αｂが１０以下である、請求項１３記載の組成物。
【請求項１５】
前記三ハロゲン化ホウ素が、三フッ化ホウ素、三塩化ホウ素、及び三臭化ホウ素からなる群より選ばれる少なくとも１種である、請求項１記載の組成物。
【請求項１６】
前記エピスルフィド化合物が、３員環チオエーテル構造のみを重合性官能基として有する化合物である、請求項１記載の組成物。
【請求項１７】
前記三ハロゲン化ホウ素の物質量（ｍｏｌ）と、前記エピスルフィド化合物に含まれるエピスルフィド基の物質量（ｍｏｌ）との比が、１：１０〜１：１０００００である、請求項１記載の組成物。
【請求項１８】
前記エピスルフィド化合物のエピスルフィド当量が、６５〜７００ｇ／ｍｏｌである、請求項１記載の組成物。
【請求項１９】
前記エピスルフィド化合物が、下記式（６）、（７）、（８）又は（９）で表される部分構造を有する、請求項１記載の組成物。
【化３】
2013015174.tif 000120
［式中、Ｒ２０、Ｒ２１、Ｒ２２、Ｒ２３、Ｒ２４、Ｒ２５、Ｒ２６、Ｒ２７、Ｒ２８、Ｒ２９、Ｒ３０、Ｒ３１、Ｒ３２、Ｒ３３及びＲ３４はそれぞれ独立に、水素原子又は炭素数１〜２０の鎖状、分岐状若しくは環状の脂肪族炭化水素基又は置換若しくは無置換の芳香族炭化水素基を示す。］
【請求項２０】
請求項１記載の組成物中の前記エピスルフィド化合物を重合して形成される、重合物。
【請求項２１】
請求項１記載の組成物中の前記エピスルフィド化合物を加熱及び／又はエネルギー線照射により重合する、重合物を製造する方法。
【請求項２２】
エピスルフィド化合物を含む組成物中の前記エピスルフィド化合物を重合して形成される重合物であって、
ビニル結合の含有量が当該重合物の全体質量を基準として２質量％以下である、重合物。
【請求項２３】
エピスルフィド化合物を含む組成物中の前記エピスルフィド化合物を重合して形成される重合物であって、
ホウ素原子の含有量が当該重合物の全体質量を基準として１〜６５００ｐｐｍである、重合物。
【請求項２４】
エピスルフィド化合物を含む組成物中の前記エピスルフィド化合物を重合して形成される重合物であって、
リン原子の含有量が当該重合物の全体質量を基準として１〜１４０００ｐｐｍである、重合物。
【発明の詳細な説明】
【技術分野】
【０００１】
本発明は、エピスルフィド化合物を含有する組成物及び該組成物から得られる重合物に関する。
【背景技術】
【０００２】
エピスルフィド化合物は、プラスチックの原料化合物、接着剤、薬剤、殺虫剤、除草剤等の幅広い分野において用いられている。【０００３】
エピスルフィド化合物が重合して形成されるプラスチックは、高屈折率、高アッベ数、高耐熱性及び高強度という特性を有していることから、特に近年、光学材料の分野において、従来よりも優れた性能を有する材料として用いられている。【０００４】
エピスルフィド化合物は、重合性が高いことから、接着剤として従来一般的に用いられているエポキシ化合物と比較して、優れた速硬化性の接着剤として用いられている。【０００５】
エピスルフィド化合物を重合する方法の一つとしては、重合触媒を用いる方法が挙げられ、これまでにいくつかの方法が提案されている。【０００６】
例えば、特許文献１では、３価有機燐化合物、アミノ基含有有機化合物又はこれらの塩を用いる方法が提案されている。また、特許文献２では、エネルギー線感受性カチオン重合開始剤として各種オニウム塩を用いる方法が提案されている。さらに、非特許文献１では、亜鉛ポルフィリン錯体を用いる方法が、非特許文献２では、チオール化合物と１，８−ジアザビシクロ［５．４．０］ウンデカ−７−エンとの塩を用いる方法が、非特許文献３では、亜鉛やカドミウムを中心金属として有する金属チオレート化合物を用いる方法が、それぞれ提案されている。
【先行技術文献】
【特許文献】
【０００７】
【特許文献１】特開２００１−２８８１７７号公報
【特許文献２】特開２０１１−０６３７７６号公報
【非特許文献】
【０００８】
【非特許文献１】Ｍａｃｒｏｍｏｌｅｃｕｌｅｓ  １９９０，２３，３８８７−３８９２．
【非特許文献２】Ｍａｃｒｏｍｏｌｅｃｕｌｅｓ  １９９９，３２，４４８５−４４８７．
【非特許文献３】Ｊ．Ｃｈｅｍ．Ｓｏｃ．Ｃ  １９６９，２０８７−２０９２．
【発明の概要】
【発明が解決しようとする課題】
【０００９】
しかしながら、特許文献１に記載されている３価有機燐化合物は、エピスルフィド基と反応し、脱硫黄反応を起こし、所望の重合物を得られない場合がある。また、アミノ基含有有機化合物は、最も容易にエピスルフィド化合物との組成物を調製できる常温条件において、エピスルフィド基との反応が急激に生じるため、組成物としての安定性が低い場合がある。さらに、エピスルフィド基との反応が急激に生じることで、副反応を起こす場合がある。また、それらの塩は、ハロゲン化アニオンを含有しており、該アニオンが副反応を引き起こし、所望の重合を阻害する原因となる場合がある。【００１０】
特許文献２に記載されているオニウム塩は、特定のエネルギー線を吸収する構造を有するべく設計された複雑な分子であり、製造するためには、多段階に渡る工程が必要となることから、高価な化合物となる傾向にある。そのため、前記オニウム塩とエピスルフィド化合物との組成物は、必然的にコストが高くなる傾向にある。【００１１】
非特許文献１に記載されている亜鉛ポルフィリン錯体は、最も容易にエピスルフィド化合物との組成物を調製できる常温条件において、エピスルフィド基との反応が急激に生じるため、組成物としての安定性が低い場合がある。さらに、エピスルフィド基との反応が急激に生じることで、副反応を起こす場合がある。また、ポルフィリン化合物及びその錯体を合成する方法が複雑であり、製造するためには、多段階に渡る工程が必要となることから、高価な化合物となる傾向にある。そのため、前記亜鉛ポルフィリン錯体を含有する組成物は、必然的にコストが高くなる傾向にある。さらに、前記亜鉛ポルフィリン錯体は、亜鉛原子を含有しており、近年注目を集めている環境負荷の低減の観点では比較的不利な組成物を与える。【００１２】
非特許文献２に記載されているチオール化合物と１，８−ジアザビシクロ［５．４．０］ウンデカ−７−エンとの塩は、安価、且つ容易に調製可能な塩であることから、有用な重合触媒である。しかし、この塩は、最も容易にエピスルフィド化合物との組成物を調製できる常温条件において、エピスルフィド基との反応が急激に生じるため、組成物としての安定性が低い場合がある。さらに、この塩は、エピスルフィド基との反応が急激に生じることで、副反応を起こす場合がある。【００１３】
非特許文献３に記載されている金属チオレート化合物は、最も容易にエピスルフィド化合物との組成物を調製できる室温条件において、エピスルフィド基との反応が急激に生じるため、組成物としての安定性が低い場合がある。さらに、この金属チオレート化合物は、エピスルフィド基との反応が急激に生じることで、副反応を起こす場合がある。また、重合物中に存在する金属−硫黄結合から分解反応を生じる可能性があり、重合物の耐候性が低下する傾向にある。加えて、上記重合触媒は、金属を含有しており、近年注目を集めている環境負荷の低減の観点では比較的不利な組成物を与える。【００１４】
そこで、本発明は、上記事情を鑑みなされたものであり、室温での安定性に優れると共に、十分に高い重合性を有し、重合時の副反応が少ない組成物、及び、該組成物から得られる重合物を提供することを目的とする。
【課題を解決するための手段】
【００１５】
本発明は、以下に関する。
［１］
（Ａ）２つ以上のエーテル基を有するエーテル化合物、三価リン化合物、及びケトン化合物からなる群より選ばれる少なくとも１種の化合物と、
（Ｂ）三ハロゲン化ホウ素と、
（Ｃ）エピスルフィド化合物と、
を含有する組成物。
［２］
前記エーテル化合物のエーテル基の数が、２〜８である、項［１］記載の組成物。
［３］
前記エーテル化合物の炭素数が、３〜５０である、項［１］記載の組成物。
［４］
前記三価リン化合物が、下記式（１）で表される化合物である、項［１］記載の組成物。
【化１】
2013015174.tif 000002
［式中、ａは、１以上の数を示し、
Ｒ１は、炭素数１〜３３の鎖状、分岐状若しくは環状の脂肪族炭化水素基、置換若しくは無置換の芳香族炭化水素基、又は、置換若しくは無置換のメタロセニル基を示し、
Ｒ２及びＲ３は、それぞれ独立に、炭素数１〜３３の鎖状、分岐状若しくは環状の脂肪族炭化水素基、又は、置換若しくは無置換の芳香族炭化水素基を示し、
Ｒ１とＲ２、Ｒ１とＲ３又はＲ２とＲ３とが連結されていてもよく、
ａが２以上の場合、複数存在するＲ２及びＲ３は、同一でも異なっていてもよく、Ｒ２同士又はＲ３同士が、連結されていてもよい。］
［５］
式（１）において、ａが１で、Ｒ１、Ｒ２、及びＲ３が全て芳香族炭化水素基であり、Ｒ１、Ｒ２、及びＲ３のうち少なくとも１つが、置換された芳香族炭化水素基である、項［４］記載の組成物。
［６］
前記三価リン化合物の炭素数が、４〜５２である、項［４］記載の組成物。
［７］
式（１）において、ａが１〜４である、項［４］記載の組成物。
［８］
前記ケトン化合物が、下記式（２）、（３）又は（４）で表される化合物である、項［１］記載の組成物。
【化２】
2013015174.tif 000003
［式中、ａ、ｃ、ｄ及びｆは、それぞれ独立に１以上の数を示し、ｂ及びｅは、それぞれ独立に２以上の数を示し、
Ｒ１１及びＲ１２は、それぞれ独立に、炭素数１〜２０の鎖状、分岐状若しくは環状の脂肪族炭化水素基又は置換若しくは無置換の芳香族炭化水素基を示し、
Ｒ１３は、水素原子又は炭素数１〜２０の鎖状、分岐状若しくは環状の脂肪族又は置換若しくは無置換の芳香族炭化水素基を示し、
Ｒ１１、Ｒ１２、及びＲ１３は、互いに連結されていてもよく、
Ｒ１４及びＲ１５は、それぞれ独立に、炭素数１〜２０の鎖状、分岐状若しくは環状の脂肪族炭化水素基又は置換若しくは無置換の芳香族炭化水素基を示し、
Ｒ１５同士は、同一でも異なっていてもよく、
Ｒ１４、Ｒ１５及びＲ１５同士は、互いに連結されていてもよく、
Ｒ１６、Ｒ１７及びＲ１８は、それぞれ独立に、炭素数１〜２０の鎖状、分岐状若しくは環状の脂肪族炭化水素基又は置換若しくは無置換の芳香族炭化水素基を示し、
Ｒ１６及びＲ１８同士は、同一でも異なっていてもよく、
Ｒ１６、Ｒ１７又はＲ１８とＲ１６又はＲ１８とは、互いに連結されていてもよい。］
［９］
式（２）において、ａが２であるとき、２つのケトン基間の炭素数が２〜２０である、項［８］記載の組成物。
［１０］
前記ケトン化合物の炭素数が、３〜３１である、項［８］記載の組成物。
［１１］
前記ケトン化合物のケトン基の数が、１〜８である、項［８］記載の組成物。
［１２］
前記（Ａ）２つ以上のエーテル基を有するエーテル化合物、三価リン化合物、及びケトン化合物からなる群より選ばれる少なくとも１種の化合物と前記（Ｂ）三ハロゲン化ホウ素の少なくとも一部が錯体を形成している、項［１］記載の組成物。
［１３］
下記式（５）で表される、前記（Ａ）２つ以上のエーテル基を有するエーテル化合物、三価リン化合物、及びケトン化合物からなる群より選ばれる少なくとも１種の化合物と前記（Ｂ）三ハロゲン化ホウ素との比率を表す指標αが１〜１０００である、項［１］記載の組成物。
指標α＝（αｅ＋αｐ＋αｋ）／αｂ  （５）
αｅ：前記エーテル化合物のエーテル基の物質量（ｍｏｌ）
αｐ：前記三価リン化合物に含有される三価のリン原子の物質量（ｍｏｌ）
αｋ：前記ケトン化合物のケトン基の物質量（ｍｏｌ）
αｂ：前記三ハロゲン化ホウ素の物質量（ｍｏｌ）
［１４］
αｐ／αｂが１０以下である、項［１３］記載の組成物。
［１５］
前記三ハロゲン化ホウ素が、三フッ化ホウ素、三塩化ホウ素、及び三臭化ホウ素からなる群より選ばれる少なくとも１種である、項［１］記載の組成物。
［１６］
前記エピスルフィド化合物が、３員環チオエーテル構造のみを重合性官能基として有する化合物である、項［１］記載の組成物。
［１７］
前記三ハロゲン化ホウ素の物質量（ｍｏｌ）と、前記エピスルフィド化合物に含まれるエピスルフィド基の物質量（ｍｏｌ）との比が、１：１０〜１：１０００００である、項［１］記載の組成物。
［１８］
前記エピスルフィド化合物のエピスルフィド当量が、６５〜７００ｇ／ｍｏｌである、項［１］記載の組成物。
［１９］
前記エピスルフィド化合物が、下記式（６）、（７）、（８）又は（９）で表される部分構造を有する、項［１］記載の組成物。
【化３】
2013015174.tif 000004
［式中、Ｒ２０、Ｒ２１、Ｒ２２、Ｒ２３、Ｒ２４、Ｒ２５、Ｒ２６、Ｒ２７、Ｒ２８、Ｒ２９、Ｒ３０、Ｒ３１、Ｒ３２、Ｒ３３及びＲ３４はそれぞれ独立に、水素原子又は炭素数１〜２０の鎖状、分岐状若しくは環状の脂肪族炭化水素基又は置換若しくは無置換の芳香族炭化水素基を示す。］
［２０］
項［１］記載の組成物中の前記エピスルフィド化合物を重合して形成される、重合物。
［２１］
項［１］記載の組成物中の前記エピスルフィド化合物を加熱及び／又はエネルギー線照射により重合する、重合物を製造する方法。
［２２］
エピスルフィド化合物を含む組成物中の前記エピスルフィド化合物を重合して形成される重合物であって、
ビニル結合の含有量が当該重合物の全体質量を基準として２質量％以下である、重合物。
［２３］
エピスルフィド化合物を含む組成物中の前記エピスルフィド化合物を重合して形成される重合物であって、
ホウ素原子の含有量が当該重合物の全体質量を基準として１〜６５００ｐｐｍである、重合物。
［２４］
エピスルフィド化合物を含む組成物中の前記エピスルフィド化合物を重合して形成される重合物であって、
リン原子の含有量が当該重合物の全体質量を基準として１〜１４０００ｐｐｍである、重合物。
【発明の効果】
【００１６】
本発明によれば、室温での安定性に優れると共に、十分に高い重合性を有し、重合時の副反応が少ない組成物、及び、該組成物から得られる重合物を提供することができる。
【発明を実施するための形態】
【００１７】
以下、本発明を実施するための形態（以下、「本実施形態」という。）について詳細に説明する。ただし、本発明は、以下の本実施形態に限定されるものではなく、その要旨の範囲内で種々変形して実施することができる。
【００１８】
［組成物］
本実施形態に係る組成物は、（Ａ）２つ以上のエーテル基を有するエーテル化合物（以下、場合により「成分（Ａ−１）」という）、三価リン化合物（以下、場合により「成分（Ａ−２）」という）、及びケトン化合物（以下、場合により「成分（Ａ−３）」という）からなる群より選ばれる少なくとも１種の化合物と、（Ｂ）三ハロゲン化ホウ素（以下、場合により「成分（Ｂ）」という）と、（Ｃ）エピスルフィド化合物（以下、場合により「成分（Ｃ）」という）と、を含有する。以下、組成物に含有される（Ａ）、（Ｂ）、（Ｃ）成分及びその他の成分の詳細について説明する。
【００１９】
（成分（Ａ−１）：２つ以上のエーテル基を有するエーテル化合物）
本実施形態の成分（Ａ−１）は、２つ以上のエーテル基を有するエーテル化合物である。成分（Ａ−１）として、１種の２つ以上のエーテル基を有するエーテル化合物を単独で用いてもよいし、複数種の２つ以上のエーテル基を有するエーテル化合物を組み合わせて用いてもよい。
【００２０】
（Ａ−１）エーテル化合物のエーテル基の数は、室温下で組成物を調整する際、（Ｃ）エピスルフィド化合物の重合をより抑制でき、組成物の安定性がより向上する傾向にあることから、２以上であることが好ましい。大気下で組成物を調整する際、（Ａ−１）エーテル化合物と（Ｂ）三ハロゲン化ホウ素の少なくとも一部が形成する錯体の変質をより抑制でき、組成物の安定性がより向上する傾向にあることから、エーテル基の数は３以上であることがより好ましい。同様の観点から、エーテル基の数は４以上であることがさらに好ましい。
【００２１】
（Ａ−１）エーテル化合物のエーテル基の数は、入手が容易となり、組成物としてのコストをより抑制でき、経済性により優れる傾向にあることから２０以下であることが好ましい。同様の観点から、エーテル基の数は１０以下であることがより好ましい。組成物を調整する際、未溶解物の残留をより抑制でき、均一性により優れた組成物が得られる傾向にあることから、エーテル基の数は８以下であることがさらに好ましい。組成物の重合性を向上できる傾向にあることから、エーテル基の数は６以下であることが特に好ましい。
【００２２】
（Ａ−１）エーテル化合物の炭素数は、（Ｃ）エピスルフィド化合物を重合する際、副反応をより抑制できる傾向にあることから、３以上であることが好ましい。（Ａ−１）エーテル化合物の蒸気圧がより高くなり、取扱い性がより向上する傾向にあることから、炭素数４以上であることがより好ましい。同様の観点から、炭素数６以上がさらに好ましい。
【００２３】
（Ａ−１）エーテル化合物の炭素数は、入手が容易となり、組成物としてのコストをより抑制でき、経済性により優れる傾向にあることから５０以下であることが好ましい。同様の観点から、炭素数は３０以下であることがより好ましい。組成物を調整する際、未溶解物の残留をより抑制でき、均一性により優れた組成物が得られる傾向にあることから、炭素数は、２４以下であることがさらに好ましい。同様の観点から炭素数１２以下であることが特に好ましい。
【００２４】
（Ａ−１）エーテル化合物の構造は、鎖状、分岐状又は環状構造のいずれでも構わないが、（Ａ−１）エーテル化合物と（Ｂ）三ハロゲン化ホウ素との結合力が向上し、組成物とした際、（Ｃ）エピスルフィド化合物の重合をより抑制でき、組成物の安定性がより向上する傾向にあることから、鎖状又は環状構造であることが好ましい。同様の観点から、（Ａ−１）エーテル化合物は環状構造を有することがより好ましい。
【００２５】
（Ａ−１）エーテル化合物を具体的に例示するならば、エーテル基を２つ以上有する鎖状エーテル化合物、分岐状エーテル化合物、環状エーテル化合物等が挙げられる。これらは単独で用いても、複数を組み合わせて用いてもよい。
【００２６】
（エーテル基を２つ以上含有する鎖状エーテル化合物）
エーテル基を２つ以上有する鎖状エーテル化合物（以下、「鎖状エーテル化合物」という）としては、下記式（１０）で表されるものが例示される。
【００２７】
【化４】
2013015174.tif 000005
【００２８】
式中、Ｒ４０及びＲ４１は、それぞれ独立に鎖状の脂肪族又は芳香族炭化水素基を示す。ｍ１は１以上の数を示し、１〜２０が好ましい。ｎ１は１以上の数を示し、１〜９が好ましい。
【００２９】
上記式（１０）で表される化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【００３０】
ホルムアルデヒドジメチルアセタール、エチレングリコールジメチルエーテル、エチレングリコールジエチルエーテル、エチレングリコールジプロピルエーテル、エチレングリコールジブチルエーテル、エチレングリコールジペンチルエーテル、エチレングリコールジヘキシルエーテル、エチレングリコールジベンジルエーテル、ジメトキシプロパン、ジエトキシプロパン、ジプロポキシプロパン、ジブトキシプロパン、ジメトキシフェニルプロパン、ジメトキシブタン、ジエトキシブタン、ジプロポキシブタン、ジブトキシブタン、ジメトキシフェニルブタン、ジメトキシペンタン、ジエトキシペンタン、ジプロポキシペンタン、ジブトキシペンタン、ジメトキシフェニルペンタン、ジメトキシヘキサン、ジエトキシヘキサン、ジプロポキシヘキサン、ジブトキシヘキサン、ジメトキシフェニルヘキサン、ジメトキシヘプタン、ジエトキシヘプタン、ジプロポキシヘプタン、ジブトキシヘプタン、ジメトキシフェニルヘプタン、ジメトキシオクタン、ジエトキシオクタン、ジプロポキシオクタン、ジブトキシオクタン、ジメトキシフェニルオクタン、ジエチレングリコールジメチルエーテル、ジエチレングリコールジエチルエーテル、ジエチレングリコールジププロピルエーテル、ジエチレングリコールジブチルエーテル、ジエチレングリコールジペンチルエーテル、ジエチレングリコールジヘキシルエーテル、トリエチレングリコールジメチルエーテル、トリエチレングリコールジエチルエーテル、トリエチレングリコールジププロピルエーテル、トリエチレングリコールジブチルエーテル、テトラエチレングリコールジメチルエーテル、テトラエチレングリコールジエチルエーテル、テトラエチレングリコールジププロピルエーテル、テトラエチレングリコールジブチルエーテル、ポリエチレングリコールジメチルエーテル、ポリエチレングリコールジエチルエーテル、ポリエチレングリコールジプロピルエーテル、ポリエチレングリコールジブチルエーテル、ポリエチレングリコールジペンチルエーテル、ポリエチレングリコールジヘキシルエーテル、トリオキサウンデカン、トリオキサトリデカン、トリオキサヘプタデカン、トリオキサペンタデカン、テトラオキサドデカン、テトラオキサテトラデカン、テトラオキサヘキサデカン、１，１４−ビス（２−ナフチロキシ）−３，６，９，１２−テトラオキサテトラデカン、ポリトリメチレンエーテルグリコールジメチルエーテル、ポリトリメチレンエーテルグリコールジエチルエーテル、ポリトリメチレンエーテルグリコールジプロピルエーテル、ポリトリメチレンエーテルグリコールジブチルエーテル、ポリテトラメチレンエーテルグリコールジメチルエーテル、ポリテトラメチレンエーテルグリコールジエチルエーテル、ポリテトラメチレンエーテルグリコールジプロピルエーテル、ポリテトラメチレンエーテルグリコールジブチルエーテル。
【００３１】
より好ましくは、鎖状エーテル化合物は、以下の群から選ばれる少なくとも１種の化合物である。
【００３２】
エチレングリコールジメチルエーテル、エチレングリコールジエチルエーテル、エチレングリコールジブチルエーテル、エチレングリコールジヘキシルエーテル、ジメトキシプロパン、ジエトキシプロパン、ジブトキシプロパン、ジメトキシブタン、ジエトキシブタン、ジブトキシブタン、ジメトキシヘキサン、ジエトキシヘキサン、ジブトキシヘキサン、ジエチレングリコールジメチルエーテル、ジエチレングリコールジエチルエーテル、ジエチレングリコールジブチルエーテル、トリエチレングリコールジメチルエーテル、トリエチレングリコールジエチルエーテル、トリエチレングリコールジブチルエーテル、テトラエチレングリコールジメチルエーテル、テトラエチレングリコールジエチルエーテル、テトラエチレングリコールジブチルエーテル、トリオキサウンデカン、トリオキサトリデカン。
【００３３】
さらに好ましくは、鎖状エーテル化合物は、以下の群から選ばれる少なくとも１種の化合物である。
【００３４】
エチレングリコールジエチルエーテル、エチレングリコールジブチルエーテル、ジエチレングリコールジメチルエーテル、ジエチレングリコールジエチルエーテル、ジエチレングリコールジブチルエーテル、トリエチレングリコールジメチルエーテル、トリエチレングリコールジエチルエーテル、トリエチレングリコールジブチルエーテル。
【００３５】
（エーテル基を２つ以上含有する分岐状エーテル化合物）
エーテル基を２つ以上有する分岐状エーテル化合物（以下、「分岐状エーテル化合物」という）としては、下記式（１１）で表されるものが例示される。
【００３６】
【化５】
2013015174.tif 000006
【００３７】
式中、Ｒ５０は、水素原子又は鎖状、分岐状、環状の脂肪族又は置換若しくは無置換の芳香族炭化水素基を示す。Ｒ５１、Ｒ５２及びＲ５３は、それぞれ独立に鎖状、分岐状、環状の炭化水素基を示し、分岐構造を形成する炭素原子同士が、脂肪族又は置換若しくは無置換の芳香族炭化水素により連結されていてもよい。ｍ２は１以上の数を示し、１〜２０が好ましく、ｎ２は１以上の数を示し、１〜９が好ましい。
【００３８】
上記式（１１）で表される化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【００３９】
プロピレングリコールジメチルエーテル、プロピレングリコールジエチルエーテル、プロピレングリコールジプロピルエーテル、プロピレングリコールジブチルエーテル、プロピレングリコールジペンチルエーテル、プロピレングリコールジヘキシルエーテル、プロピレングリコールジメトキシフェニルエーテル、ポリプロピレングリコールジメチルエーテル、ポリプロピレングリコールジエチルエーテル、ポリプロピレングリコールジプロピルエーテル、ポリプロピレングリコールジブチルエーテル、ポリプロピレングリコールジペンチルエーテル、ポリプロピレングリコールジヘキシルエーテル、ポリプロピレングリコールジメトキシフェニルエーテル、
【００４０】
メチルジオキサヘキサン、メチルジオキサヘプタン、メチルジオキサオクタン、メチルジオキサノナン、メチルジオキサデカン、メチルジオキサウンデカン、メチルジオキサドデカン、メチルジオキサトリデカン、メチルジオキサテトラデカン、メチルジオキサペンタデカン、メチルジオキサヘキサデカン、ジメチルジオキサヘキサン、ジメチルジオキサヘプタン、ジメチルジオキサオクタン、ジメチルジオキサノナン、ジメチルジオキサデカン、ジメチルジオキサウンデカン、ジメチルジオキサドデカン、ジメチルジオキサトリデカン、ジメチルジオキサテトラデカン、ジメチルジオキサペンタデカン、ジメチルジオキサヘキサデカン、トリメチルジオキサヘキサン、トリメチルジオキサヘプタン、トリメチルジオキサオクタン、トリメチルジオキサノナン、トリメチルジオキサデカン、トリメチルジオキサウンデカン、トリメチルジオキサドデカン、トリメチルジオキサトリデカン、トリメチルジオキサテトラデカン、トリメチルジオキサペンタデカン、トリメチルジオキサヘキサデカン、エチルジオキサヘキサン、エチルジオキサヘプタン、エチルジオキサオクタン、エチルジオキサノナン、エチルジオキサデカン、エチルジオキサウンデカン、エチルジオキサドデカン、エチルジオキサトリデカン、エチルジオキサテトラデカン、エチルジオキサペンタデカン、エチルジオキサヘキサデカン、ジエチルジオキサヘキサン、ジエチルジオキサヘプタン、ジエチルジオキサオクタン、ジエチルジオキサノナン、ジエチルジオキサデカン、ジエチルジオキサウンデカン、ジエチルジオキサドデカン、ジエチルジオキサトリデカン、ジエチルジオキサテトラデカン、ジエチルジオキサペンタデカン、ジエチルジオキサヘキサデカン、トリエチルジオキサヘキサン、トリエチルジオキサヘプタン、トリエチルジオキサオクタン、トリエチルジオキサノナン、トリエチルジオキサデカン、トリエチルジオキサウンデカン、トリエチルジオキサドデカン、トリエチルジオキサトリデカン、トリエチルジオキサテトラデカン、トリエチルジオキサペンタデカン、トリエチルジオキサヘキサデカン、
【００４１】
プロピルジオキサヘキサン、プロピルジオキサヘプタン、プロピルジオキサオクタン、プロピルジオキサノナン、プロピルジオキサデカン、プロピルジオキサウンデカン、プロピルジオキサドデカン、プロピルジオキサトリデカン、プロピルジオキサテトラデカン、プロピルジオキサペンタデカン、プロピルジオキサヘキサデカン、ジプロピルジオキサヘキサン、ジプロピルジオキサヘプタン、ジプロピルジオキサオクタン、ジプロピルジオキサノナン、ジプロピルジオキサデカン、ジプロピルジオキサウンデカン、ジプロピルジオキサドデカン、ジプロピルジオキサトリデカン、ジプロピルジオキサテトラデカン、ジプロピルジオキサペンタデカン、ジプロピルジオキサヘキサデカン、トリプロピルジオキサヘキサン、トリプロピルジオキサヘプタン、トリプロピルジオキサオクタン、トリプロピルジオキサノナン、トリプロピルジオキサデカン、トリプロピルジオキサウンデカン、トリプロピルジオキサドデカン、トリプロピルジオキサトリデカン、トリプロピルジオキサテトラデカン、トリプロピルジオキサペンタデカン、トリプロピルジオキサヘキサデカン、ブチルジオキサヘキサン、ブチルジオキサヘプタン、ブチルジオキサオクタン、ブチルジオキサノナン、ブチルジオキサデカン、ブチルジオキサウンデカン、ブチルジオキサドデカン、ブチルジオキサトリデカン、ブチルジオキサテトラデカン、ブチルジオキサペンタデカン、ブチルジオキサヘキサデカン、ジブチルジオキサヘキサン、ジブチルジオキサヘプタン、ジブチルジオキサオクタン、ジブチルジオキサノナン、ジブチルジオキサデカン、ジブチルジオキサウンデカン、ジブチルジオキサドデカン、ジブチルジオキサトリデカン、ジブチルジオキサテトラデカン、ジブチルジオキサペンタデカン、ジブチルジオキサヘキサデカン、トリブチルジオキサヘキサン、トリブチルジオキサヘプタン、トリブチルジオキサオクタン、トリブチルジオキサノナン、トリブチルジオキサデカン、トリブチルジオキサウンデカン、トリブチルジオキサドデカン、トリブチルジオキサトリデカン、トリブチルジオキサテトラデカン、トリブチルジオキサペンタデカン、トリブチルジオキサヘキサデカン、
【００４２】
メチルトリオキサノナン、メチルトリオキサデカン、メチルトリオキサウンデカン、メチルトリオキサドデカン、メチルトリオキサトリデカン、メチルトリオキサテトラデカン、メチルトリオキサペンタデカン、メチルトリオキサヘキサデカン、ジメチルトリオキサノナン、ジメチルトリオキサデカン、ジメチルトリオキサウンデカン、ジメチルトリオキサドデカン、ジメチルトリオキサトリデカン、ジメチルトリオキサテトラデカン、ジメチルトリオキサペンタデカン、ジメチルトリオキサヘキサデカン、トリメチルトリオキサノナン、トリメチルトリオキサデカン、トリメチルトリキサウンデカントリメチルトリオキサドデカン、トリメチルトリオキサトリデカン、トリメチルトリオキサテトラデカン、トリメチルトリオキサペンタデカン、トリメチルトリオキサヘキサデカン、エチルトリオキサノナン、エチルトリオキサデカン、エチルトリオキサウンデカン、エチルトリオキサドデカン、エチルトリオキサトリデカン、エチルトリオキサテトラデカン、エチルトリオキサペンタデカン、エチルトリオキサヘキサデカン、ジエチルトリオキサノナン、ジエチルトリオキサデカン、ジエチルトリオキサウンデカン、ジエチルトリオキサドデカン、ジエチルトリオキサトリデカン、ジエチルトリオキサテトラデカン、ジエチルトリオキサペンタデカン、ジエチルトリオキサヘキサデカン、トリエチルトリオキサノナン、トリエチルトリオキサデカン、トリエチルトリオキサウンデカン、トリエチルトリオキサドデカン、トリエチルトリオキサトリデカン、トリエチルトリオキサテトラデカン、トリエチルトリオキサペンタデカン、トリエチルトリオキサヘキサデカン、
【００４３】
プロピルトリオキサノナン、プロピルトリオキサデカン、プロピルトリオキサウンデカン、プロピルトリオキサドデカン、プロピルトリオキサトリデカン、プロピルトリオキサテトラデカン、プロピルトリオキサペンタデカン、プロピルトリオキサヘキサデカン、ジプロピルトリオキサノナン、ジプロピルトリオキサデカン、ジプロピルトリオキサウンデカン、ジプロピルトリオキサドデカン、ジプロピルトリオキサトリデカン、ジプロピルトリオキサテトラデカン、ジプロピルトリオキサペンタデカン、ジプロピルトリオキサヘキサデカン、トリプロピルトリオキサノナン、トリプロピルトリオキサデカン、トリプロピルトリオキサウンデカン、トリプロピルトリオキサドデカン、トリプロピルトリオキサトリデカン、トリプロピルトリオキサテトラデカン、トリプロピルトリオキサペンタデカン、トリプロピルトリオキサヘキサデカン、ブチルトリオキサノナン、ブチルトリオキサデカン、ブチルトリオキサウンデカン、ブチルトリオキサドデカン、ブチルトリオキサトリデカン、ブチルトリオキサテトラデカン、ブチルトリオキサペンタデカン、ブチルトリオキサヘキサデカン、ジブチルトリオキサノナン、ジブチルトリオキサデカン、ジブチルトリオキサウンデカン、ジブチルトリオキサドデカン、ジブチルトリオキサトリデカン、ジブチルトリオキサテトラデカン、ジブチルトリオキサペンタデカン、ジブチルトリオキサヘキサデカン、トリブチルトリオキサノナン、トリブチルトリオキサデカン、トリブチルトリオキサウンデカン、トリブチルトリオキサドデカン、トリブチルトリオキサトリデカン、トリブチルトリオキサテトラデカン、トリブチルトリオキサペンタデカン、トリブチルトリオキサヘキサデカン、
【００４４】
メチルテトラオキサドデカン、メチルテトラオキサトリデカン、メチルテトラオキサテトラデカン、メチルテトラオキサペンタデカン、メチルテトラオキサヘキサデカン、ジメチルテトラオキサドデカン、ジメチルテトラオキサトリデカン、ジメチルテトラオキサテトラデカン、ジメチルテトラオキサペンタデカン、ジメチルテトラオキサヘキサデカン、トリメチルテトラオキサドデカン、トリメチルテトラオキサトリデカン、トリメチルテトラオキサテトラデカン、トリメチルテトラオキサペンタデカン、トリメチルテトラオキサヘキサデカン、エチルテトラオキサドデカン、エチルテトラオキサトリデカン、エチルテトラオキサテトラデカン、エチルテトラオキサペンタデカン、エチルテトラオキサヘキサデカン、ジエチルテトラオキサドデカン、ジエチルテトラオキサトリデカン、ジエチルテトラオキサテトラデカン、ジエチルテトラオキサペンタデカン、ジエチルテトラオキサヘキサデカン、トリエチルテトラオキサドデカン、トリエチルテトラオキサトリデカン、トリエチルテトラオキサテトラデカン、トリエチルテトラオキサペンタデカン、トリエチルテトラオキサヘキサデカン、
【００４５】
プロピルテトラオキサドデカン、プロピルテトラオキサトリデカン、プロピルテトラオキサテトラデカン、プロピルテトラオキサペンタデカン、プロピルテトラオキサヘキサデカン、ジプロピルテトラオキサドデカン、ジプロピルテトラオキサトリデカン、ジプロピルテトラオキサテトラデカン、ジプロピルテトラオキサペンタデカン、ジプロピルテトラオキサヘキサデカン、トリプロピルテトラオキサドデカン、トリプロピルテトラオキサトリデカン、トリプロピルテトラオキサテトラデカン、トリプロピルテトラオキサペンタデカン、トリプロピルテトラオキサヘキサデカン、ブチルテトラオキサドデカン、ブチルテトラオキサトリデカン、ブチルテトラオキサテトラデカン、ブチルテトラオキサペンタデカン、ブチルテトラオキサヘキサデカン、ジブチルテトラオキサドデカン、ジブチルテトラオキサトリデカン、ジブチルテトラオキサテトラデカン、ジブチルテトラオキサペンタデカン、ジブチルテトラオキサヘキサデカン、トリブチルテトラオキサドデカン、トリブチルテトラオキサトリデカン、トリブチルテトラオキサテトラデカン、トリブチルテトラオキサペンタデカン、トリブチルテトラオキサヘキサデカン。
【００４６】
より好ましくは、分岐状エーテル化合物は、以下の群から選ばれる少なくとも１種の化合物である。
【００４７】
プロピレングリコールジメチルエーテル、プロピレングリコールジエチルエーテル、プロピレングリコールジブチルエーテル、ポリプロピレングリコールジメチルエーテル、ポリプロピレングリコールジエチルエーテル、ポリプロピレングリコールジブチルエーテル、メチルジオキサヘキサン、メチルジオキサヘプタン、メチルジオキサオクタン、メチルジオキサノナン、メチルジオキサデカン、メチルジオキサウンデカン、メチルジオキサドデカン、メチルジオキサトリデカン、メチルジオキサテトラデカン、メチルジオキサペンタデカン、メチルジオキサヘキサデカン、ジメチルジオキサヘキサン、ジメチルジオキサヘプタン、ジメチルジオキサオクタン、ジメチルジオキサノナン、ジメチルジオキサデカン、ジメチルジオキサウンデカン、ジメチルジオキサドデカン、ジメチルジオキサトリデカン、ジメチルジオキサテトラデカン、ジメチルジオキサペンタデカン、ジメチルジオキサヘキサデカン、エチルジオキサデカン、エチルジオキサウンデカン、エチルジオキサドデカン、エチルジオキサトリデカン、エチルジオキサテトラデカン、エチルジオキサペンタデカン、エチルジオキサヘキサデカン、ジエチルジオキサヘキサン、ジエチルジオキサヘプタン、ジエチルジオキサオクタン、ジエチルジオキサノナン、ジエチルジオキサデカン、ジエチルジオキサウンデカン、ジエチルジオキサドデカン、ジエチルジオキサトリデカン、ジエチルジオキサテトラデカン、ジエチルジオキサペンタデカン、ジエチルジオキサヘキサデカン、
【００４８】
メチルトリオキサノナン、メチルトリオキサデカン、メチルトリオキサウンデカン、メチルトリオキサドデカン、メチルトリオキサトリデカン、メチルトリオキサテトラデカン、メチルトリオキサペンタデカン、メチルトリオキサヘキサデカン、ジメチルトリオキサノナン、ジメチルトリオキサデカン、ジメチルトリオキサウンデカン、ジメチルトリオキサドデカン、ジメチルトリオキサトリデカン、ジメチルトリオキサテトラデカン、ジメチルトリオキサペンタデカン、ジメチルトリオキサヘキサデカン、エチルトリオキサノナン、エチルトリオキサデカン、エチルトリオキサウンデカン、エチルトリオキサドデカン、エチルトリオキサトリデカン、エチルトリオキサテトラデカン、エチルトリオキサペンタデカン、エチルトリオキサヘキサデカン、ジエチルトリオキサノナン、ジエチルトリオキサデカン、ジエチルトリオキサウンデカン、ジエチルトリオキサドデカン、ジエチルトリオキサトリデカン、ジエチルトリオキサテトラデカン、ジエチルトリオキサペンタデカン、ジエチルトリオキサヘキサデカン、メチルテトラオキサドデカン、メチルテトラオキサトリデカン、メチルテトラオキサテトラデカン、メチルテトラオキサペンタデカン、メチルテトラオキサヘキサデカン、ジメチルテトラオキサドデカン、ジメチルテトラオキサトリデカン、ジメチルテトラオキサテトラデカン、ジメチルテトラオキサペンタデカン、ジメチルテトラオキサヘキサデカン、エチルテトラオキサドデカン、エチルテトラオキサトリデカン、エチルテトラオキサテトラデカン、エチルテトラオキサペンタデカン、エチルテトラオキサヘキサデカン、ジエチルテトラオキサドデカン、ジエチルテトラオキサトリデカン、ジエチルテトラオキサテトラデカン、ジエチルテトラオキサペンタデカン、ジエチルテトラオキサヘキサデカン。
【００４９】
さらに好ましくは、分岐状エーテル化合物は、以下の群から選ばれる少なくとも１種の化合物である。
【００５０】
プロピレングリコールジメチルエーテル、プロピレングリコールジエチルエーテル、プロピレングリコールジブチルエーテル、メチルジオキサヘキサン、メチルジオキサヘプタン、メチルジオキサオクタン、メチルジオキサノナン、メチルジオキサデカン、メチルトリオキサノナン、メチルトリオキサデカン、メチルテトラオキサテトラデカン。
【００５１】
（エーテル基を２つ以上含有する環状エーテル化合物）
エーテル基を２つ以上有する環状エーテル化合物（以下、「環状エーテル化合物」という）としては、下記式（１２）で表されるものが例示される。
【００５２】
【化６】
2013015174.tif 000007
【００５３】
上記式（１２）中、Ｒ６０及びＲ６１は、水素原子又は鎖状、分岐状、環状の脂肪族又は置換若しくは無置換の芳香族炭化水素基を示す。また、環状構造を形成する炭素原子同士が、脂肪族又は芳香族炭化水素により連結されていてもよい。ｍ３は１以上の数を示し、１〜２０が好ましい。ｎ３は２以上の数を示し、２〜１０が好ましい。
【００５４】
上記式（１２）で表される化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【００５５】
１，３−ジオキソラン、１，３−ジオキサン、１，４−ジオキサン、メチル−１，３−ジオキサン、ジメチル−１，３−ジオキサン、トリメチル−１，３−ジオキサン、テトラメチル−１，３−ジオキサン、ペンタメチル−１，３−ジオキサン、ヘキサメチル−１，３−ジオキサン、ヘプタメチル−１，３−ジオキサン、オクタメチル−１，３−ジオキサン、エチル−１，３−ジオキサン、ジエチル−１，３−ジオキサン、トリエチル−１，３−ジオキサン、テトラエチル−１，３−ジオキサン、ペンタエチル−１，３−ジオキサン、ヘキサエチル−１，３−ジオキサン、ヘプタエチル−１，３−ジオキサン、オクタエチル−１，３−ジオキサン、プロピル−１，３−ジオキサン、ジプロピル−１，３−ジオキサン、トリプロピル−１，３−ジオキサン、テトラプロピル−１，３−ジオキサン、ペンタプロピル−１，３−ジオキサン、ヘキサプロピル−１，３−ジオキサン、ヘプタプロピル−１，３−ジオキサン、オクタプロピル−１，３−ジオキサン、ブチル−１，３−ジオキサン、ジブチル−１，３−ジオキサン、トリブチル−１，３−ジオキサン、テトラブチル−１，３−ジオキサン、ペンタブチル−１，３−ジオキサン、ヘキサブチル−１，３−ジオキサン、ヘプタブチル−１，３−ジオキサン、オクタブチル−１，３−ジオキサン、
【００５６】
メチル−１，４−ジオキサン、ジメチル−１，４−ジオキサン、トリメチル−１，４−ジオキサン、テトラメチル−１，４−ジオキサン、ペンタメチル−１，４−ジオキサン、ヘキサメチル−１，４−ジオキサン、ヘプタメチル−１，４−ジオキサン、オクタメチル−１，４−ジオキサン、エチル−１，４−ジオキサン、ジエチル−１，４−ジオキサン、トリエチル−１，４−ジオキサン、テトラエチル−１，４−ジオキサン、ペンタエチル−１，４−ジオキサン、ヘキサエチル−１，４−ジオキサン、ヘプタエチル−１，４−ジオキサン、オクタエチル−１，４−ジオキサン、プロピル−１，４−ジオキサン、ジプロピル−１，４−ジオキサン、トリプロピル−１，４−ジオキサン、テトラプロピル−１，４−ジオキサン、ペンタプロピル−１，４−ジオキサン、ヘキサプロピル−１，４−ジオキサン、ヘプタプロピル−１，４−ジオキサン、オクタプロピル−１，４−ジオキサン、ブチル−１，４−ジオキサン、ジブチル−１，４−ジオキサン、トリブチル−１，４−ジオキサン、テトラブチル−１，４−ジオキサン、ペンタブチル−１，４−ジオキサン、ヘキサブチル−１，４−ジオキサン、ヘプタブチル−１，４−ジオキサン、オクタブチル−１，４−ジオキサン、
【００５７】
トリオキサン、ジオキサシクロヘプタン、トリオキサシクロヘプタン、ジオキサシクロオクタン、トリオキサシクロオクタン、テトラオキサシクロオクタン、ジオキサシクロノナン、トリオキサシクロノナン、テトラオキサシクロノナン、ジオキサシクロデカン、トリオキサシクロデカン、テトラオキサシクロデカン、ペンタオキサシクロデカン、１２−クラウン−４、ベンゾ−１２−クラウン−４、ジベンゾ−１２−クラウン−４、ナフト−１２−クラウン−４、ジナフト−１２−クラウン−４、２，２’−ビナフチル−１２−クラウン４、１５−クラウン−５、ベンゾ−１５−クラウン−５、ジベンゾ−１５−クラウン−５、ナフト−１５−クラウン−５、ジナフト−１５−クラウン−５、２，３−ナフト−１５−クラウン−５、１８−クラウン−６、ベンゾ−１８−クラウン−６、ジベンゾ−１８−クラウン−６、ナフト−１８−クラウン−６、ジナフト−１８−クラウン−６、ジシクロヘキサノ−１８−クラウン−６、２４−クラウン−８、ベンゾ−２４−クラウン−８、ジベンゾ−２４−クラウン−８、ナフト−２４−クラウン−８、ジナフト−２４−クラウン−８、ジシクロヘキサノ−２４−クラウン−８、３０−クラウン−１０、ベンゾ−３０−クラウン−１０、ジベンゾ−３０−クラウン−１０、ナフト−３０−クラウン−１０、ジナフト−３０−クラウン−１０、ジシクロヘキサノ−３０−クラウン−１０。
【００５８】
より好ましくは、環状エーテル化合物は、以下の群から選ばれる少なくとも１種の化合物である。
【００５９】
１，３−ジオキサン、１，４−ジオキサン、メチル−１，３−ジオキサン、ジメチル−１，３−ジオキサン、テトラメチル−１，３−ジオキサン、エチル−１，３−ジオキサン、ジエチル−１，３−ジオキサン、テトラエチル−１，３−ジオキサン、メチル−１，４−ジオキサン、ジメチル−１，４−ジオキサン、テトラメチル−１，４−ジオキサン、エチル−１，４−ジオキサン、ジエチル−１，４−ジオキサン、テトラエチル−１，４−ジオキサン、ジオキサシクロヘプタン、トリオキサシクロヘプタン、ジオキサシクロオクタン、トリオキサシクロオクタン、テトラオキサシクロオクタン、ジオキサシクロノナン、トリオキサシクロノナン、テトラオキサシクロノナン、ジオキサシクロデカン、１２−クラウン−４、ベンゾ−１２−クラウン−４、１５−クラウン−５、ベンゾ−１５−クラウン−５、１８−クラウン−６、ベンゾ−１８−クラウン−６。
【００６０】
さらに好ましくは、環状エーテル化合物は、以下の群から選ばれる少なくとも１種の化合物である。
１，３−ジオキサン、１，４−ジオキサン、１２−クラウン−４、ベンゾ−１２−クラウン−４、１５−クラウン−５、１８−クラウン−６。
【００６１】
（成分（Ａ−２）：三価リン化合物）
本実施形態の成分（Ａ−２）は、三価のリン原子を分子内に含有する化合物である。成分（Ａ−２）として、１種の三価リン化合物を単独で用いてもよいし、複数種の三価リン化合物を組み合わせて用いてもよい。
【００６２】
（Ａ−２）三価リン化合物は、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、下記式（１）で表される化合物が好ましい。
【００６３】
【化７】
2013015174.tif 000008
式中、ａは、１以上の数を示す。
Ｒ１は、炭素数１〜３３の鎖状、分岐状若しくは環状の脂肪族炭化水素基、置換若しくは無置換の芳香族炭化水素基、又は、置換若しくは無置換のメタロセニル基を示す。
Ｒ２及びＲ３は、それぞれ独立に、炭素数１〜３３の鎖状、分岐状若しくは環状の脂肪族炭化水素基、又は、置換若しくは無置換の芳香族炭化水素基を示す。
Ｒ１とＲ２、Ｒ１とＲ３又はＲ２とＲ３とが連結されていてもよい。
ａが２以上の場合、複数存在するＲ２及びＲ３は、同一でも異なっていてもよい。
Ｒ２同士又はＲ３同士が、連結されていてもよい。
【００６４】
上記式（１）において、Ｒ１、Ｒ２及びＲ３が連結されていない場合のＲ１、Ｒ２及びＲ３を具体的に例示するならば、以下が挙げられる。
【００６５】
メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコサニル、ヘンイコサニル、ドコサニル、トリコサニル、テトラコサニル、ペンタコサニル、ヘキサコサニル、ヘプタコサニル、オクタコサニル、ノナコサニル、トリアコンタニル、ヘントリアコンタニル、ドトリアコンタニル等の脂肪族炭化水素基（これらの基は直鎖状、分岐状又は環状であってもよい）、置換又は無置換のフェニル、ナフチル、アントラセニル等の芳香族炭化水素基、並びに、置換又は無置換のフェロセニル、バナジノセニル、クロモセニル、コバルトセニル、ニケロセニル、ジルコノセニル、チタノセニル、ルテノセニル、ハフノセニル等のメタロセニル基。
【００６６】
式（１）において、Ｒ１とＲ２、Ｒ１とＲ３、Ｒ２とＲ３、Ｒ２同士又はＲ３同士が連結されている場合のＲ１、Ｒ２及びＲ３を具体的に例示するならば、以下が挙げられる。
【００６７】
メチレン、エチレン、プロピレン、ブチレン、ペンチレン、ヘキシレン、ヘプチレン、オクチレン、ノニレン、デシレン、ウンデシレン、ドデシレン、トリデシレン、テトラデシレン、ペンタデシレン、ヘキサデシレン、ヘプタデシレン、オクタデシレン、ノナデシレン、イコサニレン、ヘンイコサニレン、ドコサニレン、トリコサニレン、テトラコサニレン、ペンタコサニレン、ヘキサコサニレン、ヘプタコサニレン、オクタコサニレン、ノナコサニレン、トリアコンタニレン、ヘントリアコンタニレン、ドトリアコンタニレン等の脂肪族炭化水素基（これらの基は直鎖状、分岐状又は環状であってもよい）、並びに、置換又は無置換のフェニレン、ナフチレン、アントラセニレン等の芳香族炭化水素基。
【００６８】
上記式（１）において、ａが１であって、Ｒ１、Ｒ２、Ｒ３が全て芳香族炭化水素基である場合、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、Ｒ１、Ｒ２及びＲ３のうち少なくとも１つは、置換された芳香族炭化水素基であることが好ましい。同様の観点から、Ｒ１、Ｒ２及びＲ３のうち２つ以上が置換された芳香族炭化水素基であることがより好ましい。入手が容易となり、組成物としてのコストをより抑制でき、経済性により優れる傾向にあることから、Ｒ１、Ｒ２、Ｒ３が全て置換された芳香族炭化水素基であることがさらに好ましい。
【００６９】
置換された芳香族炭化水素基を構成する置換基は、特に限定されず、電子供与性基（例えば、ＯＲ基、ＯＣＯＲ基、ＮＲ２基、ＮＨＣＯＲ基、アルキル基等が挙げられ、Ｒは、脂肪族炭化水素基、芳香族炭化水素基を示す）、電子吸引性基（ＣＦ３基、ＣＣｌ３基、ＮＯ２基、ＣＮ基、ＣＨＯ基、ＣＯＲ基、ＣＯ２Ｒ基、ＳＯ２Ｒ基、ＳＯ３Ｒ基等が挙げられる。なお、Ｒは、脂肪族炭化水素基、芳香族炭化水素基を示す）のどちらであっても構わない。
【００７０】
置換された芳香族炭化水素基を構成する置換基が、電子供与性基の場合、（Ｃ）エピスルフィド化合物の重合をより抑制でき、組成物の安定性がより向上する傾向にあり、より好ましい。置換された芳香族炭化水素基を構成する置換基が、電子吸引性基の場合、（Ｃ）エピスルフィド化合物を重合する際、副反応をより抑制できる傾向にあり、より好ましい。
【００７１】
置換された芳香族炭化水素基を構成する置換基の数は、１以上である。（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、置換基の数は、２以上であることがより好ましい。
【００７２】
置換された芳香族炭化水素基を構成する置換基の数は、組成物を調整する際、未溶解物の残留をより抑制でき、均一性により優れた組成物が得られる傾向にあることから、９以下であることが好ましい。入手が容易となり、組成物としてのコストをより抑制でき、経済性により優れる傾向にあることから、置換基の数は、５以下であることがより好ましい。同様の観点から、置換基の数は、３以下であることがさらに好ましい。
【００７３】
（Ａ−２）三価リン化合物に含有される炭素数は、（Ｃ）エピスルフィド化合物を重合する際、副反応をより抑制できる傾向にあることから、３以上であることが好ましい。室温下で組成物を調整する際、（Ｃ）エピスルフィド化合物の重合をより抑制でき、組成物の安定性がより向上する傾向にあることから、炭素数が４以上であることがより好ましい。（Ａ−２）三価リン化合物の蒸気圧がより高くなり、取扱い性がより向上する傾向にあることから、炭素数が６以上であることがさらに好ましい。同様の観点から、炭素数が９以上であることが特に好ましい。
【００７４】
（Ａ−２）三価リン化合物に含有される炭素数は、入手が容易となり、組成物としてのコストをより抑制でき、経済性により優れる傾向にあることから、５２以下であることが好ましい。同様の観点から、炭素数が３４以下であることがより好ましい。組成物を調整する際、未溶解物の残留をより抑制でき、均一性により優れた組成物が得られる傾向にあることから、炭素数が２８以下であることがさらに好ましい。同様の観点から、炭素数が２４以下であることが特に好ましい。
【００７５】
（Ａ−２）三価リン化合物に含有される三価のリン原子の数は、室温下で組成物を調整する際、（Ｃ）エピスルフィド化合物の重合をより抑制でき、組成物の安定性がより向上する傾向になることから、１以上であることが好ましい。同様の観点から、三価のリン原子の数は、２以上であることがより好ましい。
【００７６】
（Ａ−２）三価リン化合物に含有される三価のリン原子の数は、入手が容易となり、組成物としてのコストをより抑制でき、経済性に優れる傾向にあることから８以下であることが好ましい。同様の観点から、リン原子の数は４以下であることがより好ましい。組成物を調整する際、未溶解物の残留を抑制でき、均一性に優れた組成物が得られる傾向にあることから、三価のリン原子の数は、３以下であることがさらに好ましい。
【００７７】
成分（Ａ−２）を具体的に例示するならば、三価のリン原子を１つ有する三価リン化合物、三価のリン原子を２つ有する三価リン化合物、三価のリン原子を３つ以上有する三価リン化合物等が挙げられる。これらは単独で用いても、複数を組み合わせて用いてもよい
【００７８】
（三価のリン原子を１つ有する三価リン化合物）
三価のリン原子を１つ有する三価リン化合物は、三価のリン原子を１つ含有する化合物であれば、特に限定されるものではなく、具体的には上記式（１）において、ａが１で表される化合物が挙げられる。
【００７９】
三価のリン原子を１つ有する三価リン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【００８０】
トリメチルホスフィン、トリエチルホスフィン、トリ−ｎ−プロピルホスフィン、トリイソプロピルホスフィン、トリシクロプロピルホスフィン、トリ（メチルシクロプロピル）ホスフィン、トリ−ｎ−ブチルホスフィン、トリイソブチルホスフィン、トリ−ｓｅｃ−ブチルホスフィン、トリ−ｔｅｒｔ−ブチルホスフィン、トリシクロブチルホスフィン、トリ（メチルシクロブチル）ホスフィン、トリメチルブチルホスフィン、トリ（ジメチルブチル）ホスフィン、トリ（エチルブチル）ホスフィン、トリ（ジエチルブチル）ホスフィン、トリペンチルホスフィン、トリシクロペンチルホスフィン、トリ（メチルシクロペンチル）ホスフィン、トリ（メチルペンチル）ホスフィン、トリ（ジメチルペンチル）ホスフィン、トリ（エチルペンチル）ホスフィン、トリ（ジエチルペンチル）ホスフィン、トリヘキシルホスフィン、トリシクロヘキシルホスフィン、トリ（メチルシクロヘキシル）ホスフィン、トリ（メチルヘキシル）ホスフィン、トリ（ジメチルヘキシル）ホスフィン、トリ（エチルヘキシル）ホスフィン、トリ（ジエチルペンチル）ホスフィン、トリヘプチルホスフィン、トリシクロヘプチルホスフィン、トリ（メチルシクロヘプチル）ホスフィン、トリ（メチルヘプチル）ホスフィン、トリ（ジメチルヘプチル）ホスフィン、トリ（エチルヘプチル）ホスフィン、トリ（ジエチルヘプチル）ホスフィン、トリオクチルホスフィン、トリシクロオクチルホスフィン、トリ（メチルシクロオクチル）ホスフィン、トリ（メチルオクチル）ホスフィン、トリ（ジメチルオクチル）ホスフィン、トリ（エチルオクチル）ホスフィン、トリ（ジエチルオクチル）ホスフィン、トリノニルホスフィン、トリシクロノニルホスフィン、トリ（メチルシクロノニル）ホスフィン、トリ（メチルノニル）ホスフィン、トリ（ジメチルノニル）ホスフィン、トリ（エチルノニル）ホスフィン、トリ（ジエチルノニル）ホスフィン、トリデシルホスフィン、トリシクロデシルホスフィン、トリ（メチルシクロデシル）ホスフィン、トリ（メチルデシル）ホスフィン、トリ（ジメチルデシル）ホスフィン、トリ（エチルデシル）ホスフィン、トリ（ジエチルデシル）ホスフィン、トリウンデシルホスフィン、トリ（メチルウンデシル）ホスフィン、トリ（エチルウンデシル）ホスフィン、トリドデシルホスフィン、トリ（メチルドデシル）ホスフィン、トリ（エチルドデシル）ホスフィン、
【００８１】
トリトリデシルホスフィン、トリ（メチルトリデシル）ホスフィン、トリ（エチルトリデシル）ホスフィン、トリテトラデシルホスフィン、トリ（メチルテトラデシル）ホスフィン、トリ（エチルテトラデシル）ホスフィン、トリペンタデシルホスフィン、トリ（メチルペンタデシル）ホスフィン、トリ（エチルペンタデシル）ホスフィン、トリヘキサデシルホスフィン、トリ（メチルヘキサデシル）ホスフィン、トリ（エチルヘキサデシル）ホスフィン、トリヘプタデシルホスフィン、トリ（メチルヘプタデシル）ホスフィン、トリ（エチルヘプタデシル）ホスフィン、トリオクタデシルホスフィン、トリ（メチルオクタデシル）ホスフィン、トリ（エチルオクタデシル）ホスフィン、トリノナデシルホスフィン、トリ（メチルノナデシル）ホスフィン、トリ（エチルノナデシル）ホスフィン、トリイコサニルホスフィン、トリヘンイコサニルホスフィン、トリドコサニルホスフィン、トリトリコサニルホスフィン、トリテトラコサニルホスフィン、トリペンタコサニルホスフィン、トリヘキサコサニルホスフィン、トリヘプタコサニルホスフィン、トリオクタコサニルホスフィン、トリノナコサニルホスフィン、トリトリアコンタニルノホスフィン、トリフェニルホスフィン、トリ（メチルフェニル）ホスフィン、トリ（エチルフェニル）ホスフィン、トリ（プロピルフェニル）ホスフィン、トリ（ブチルフェニル）ホスフィン、トリ（メトキシフェニル）ホスフィン、トリ（ジメチルアミノフェニル）ホスフィン、トリ（トリフルオロメチルフェニル）ホスフィン、トリ（ニトロフェニル）ホスフィン、トリ（シアノフェニル）ホスフィン、トリ（アセチルフェニル）ホスフィン、トリ（フルオロフェニル）ホスフィン、トリ（ジメチルフェニル）ホスフィン、トリ（ジエチルフェニル）ホスフィン、トリ（ジプロピル）フェニルホスフィン、トリ（ジブチルフェニル）ホスフィン、トリ（ジメトキシフェニル）ホスフィン、トリ［ビス（ジメチルアミノ）フェニル］ホスフィン、トリ［ビス（トリフルオロメチル）フェニル］ホスフィン、トリ（ジニトロフェニル）ホスフィン、トリ（ジシアノフェニル）ホスフィン、トリ（ジアセチルフェニル）ホスフィン、トリ（ジフルオロフェニル）ホスフィン、トリ（トリメチルフェニル）ホスフィン、トリ（トリエチルフェニル）ホスフィン、トリ（トリプロピルフェニル）ホスフィン、トリ（トリブチルフェニル）ホスフィン、トリ（トリメトキシフェニル）ホスフィン、トリ［トリス（ジメチルアミノ）フェニル］ホスフィン、トリ［トリス（トリフルオロメチル）フェニル］ホスフィン、トリ（トリニトロフェニル）ホスフィン、トリ（トリシアノフェニル）ホスフィン、トリ（トリアセチルフェニル）ホスフィン、トリ（ペンタフルオロフェニル）ホスフィン、トリベンジルホスフィン、トリナフチルホスフィン、トリ（メチルナフチル）ホスフィン、トリ（エチルナフチル）ホスフィン、トリ（プロピルナフチル）ホスフィン、トリ（ブチルナフチル）ホスフィン、トリアントラセニルホスフィン；
【００８２】
ジエチルメチルホスフィン、ジプロピルメチルホスフィン、ジブチルメチルホスフィン、ジペンチルメチルホスフィン、ジヘキシルメチルホスフィン、ジシクロヘキシルメチルホスフィン、ジオクチルメチルホスフィン、ジフェニルメチルホスフィン、ジ（メチルフェニル）メチルホスフィン、ジ（ブチルフェニル）メチルホスフィン、ジ（ジメチルフェニル）メチルホスフィン、ジ（ジプロピル）メチルフェニルホスフィン、ジ（ジブチルフェニル）メチルホスフィン、ジ（トリメチルフェニル）メチルホスフィン、ジ（トリブチルフェニル）メチルホスフィン、ジナフチルメチルホスフィン、ジメチルエチルホスフィン、ジプロピルエチルホスフィン、ジブチルエチルホスフィン、ジペンチルエチルホスフィン、ジヘキシルエチルホスフィン、ジシクロヘキシルエチルホスフィン、ジオクチルエチルホスフィン、ジフェニルエチルホスフィン、ジ（メチルフェニル）エチルホスフィン、ジ（ブチルフェニル）エチルホスフィン、ジ（ジメチルフェニル）エチルホスフィン、ジ（ジブチルフェニル）エチルホスフィン、ジ（トリメチルフェニル）エチルホスフィン、ジ（トリブチルフェニル）エチルホスフィン、ジナフチルエチルホスフィン、ジメチルプロピルホスフィン、ジエチルプロピルホスフィン、ジブチルプロピルホスフィン、ジペンチルプロピルホスフィン、ジヘキシルプロピルホスフィン、ジシクロヘキシルプロピルホスフィン、ジオクチルプロピルホスフィン、ジフェニルプロピルホスフィン、ジ（メチルフェニル）プロピルホスフィン、ジ（ブチルフェニル）プロピルホスフィン、ジ（ジメチルフェニル）プロピルホスフィン、ジ（ジブチルフェニル）プロピルホスフィン、ジ（トリメチルフェニル）プロピルホスフィン、ジ（トリブチルフェニル）プロピルホスフィン、ジナフチルプロピルホスフィン、ジメチルブチルホスフィン、ジエチルブチルホスフィン、ジプロピルブチルホスフィン、ジペンチルブチルホスフィン、ジヘキシルブチルホスフィン、ジシクロヘキシルブチルホスフィン、ジオクチルブチルホスフィン、ジフェニルブチルホスフィン、ジ（メチルフェニル）ブチルホスフィン、ジ（ブチルフェニル）ブチルホスフィン、ジ（ジメチルフェニル）ブチルホスフィン、ジ（ジブチルフェニル）ブチルホスフィン、ジ（トリメチルフェニル）ブチルホスフィン、ジ（トリブチルフェニル）ブチルホスフィン、ジナフチルブチルホスフィン、ジメチルペンチルホスフィン、ジエチルペンチルホスフィン、ジプロピルペンチルホスフィン、ジブチルペンチルホスフィン、ジヘキシルペンチルホスフィン、ジシクロヘキシルペンチルホスフィン、ジオクチルペンチルホスフィン、ジフェニルペンチルホスフィン、ジ（メチルフェニル）ペンチルホスフィン、ジ（ブチルフェニル）ペンチルホスフィン、ジ（ジメチルフェニル）ペンチルホスフィン、ジ（ジブチルフェニル）ペンチルホスフィン、ジ（トリメチルフェニル）ペンチルホスフィン、ジ（トリブチルフェニル）ペンチルホスフィン、ジナフチルペンチルホスフィン、
【００８３】
ジメチルヘキシルホスフィン、ジエチルヘキシルホスフィン、ジプロピルヘキシルホスフィン、ジブチルヘキシルホスフィン、ジペンチルヘキシルホスフィン、ジシクロヘキシルヘキシルホスフィン、ジオクチルヘキシルホスフィン、ジフェニルヘキシルホスフィン、ジ（メチルフェニル）ヘキシルホスフィン、ジ（ブチルフェニル）ヘキシルホスフィン、ジ（ジメチルフェニル）ヘキシルホスフィン、ジ（ジブチルフェニル）ヘキシルホスフィン、ジ（トリメチルフェニル）ヘキシルホスフィン、ジ（トリブチルフェニル）ヘキシルホスフィン、ジナフチルヘキシルホスフィン、ジメチルシクロヘキシルホスフィン、ジエチルシクロヘキシルホスフィン、ジプロピルシクロヘキシルホスフィン、ジブチルシクロヘキシルホスフィン、ジペンチルシクロヘキシルホスフィン、ジヘキシルシクロヘキシルホスフィン、ジオクチルシクロヘキシルホスフィン、ジフェニルシクロヘキシルホスフィン、ジ（メチルフェニル）シクロヘキシルホスフィン、ジ（ブチルフェニル）シクロヘキシルホスフィン、ジ（ジメチルフェニル）シクロヘキシルホスフィン、ジ（ジブチルフェニル）シクロヘキシルホスフィン、ジ（トリメチルフェニル）シクロヘキシルホスフィン、ジ（トリブチルフェニル）シクロヘキシルホスフィン、ジナフチルシクロヘキシルホスフィン、ジメチルオクチルホスフィン、ジエチルオクチルホスフィン、ジプロピルオクチルホスフィン、ジイソプロピルオクチルホスフィン、ジブチルオクチルホスフィン、ジペンチルオクチルホスフィン、ジヘキシルオクチルホスフィン、ジシクロヘキシルオクチルホスフィン、ジフェニルオクチルホスフィン、ジ（メチルフェニル）オクチルホスフィン、ジ（ブチルフェニル）オクチルホスフィン、ジ（ジメチルフェニル）オクチルホスフィン、ジ（ジブチルフェニル）オクチルホスフィン、ジ（トリメチルフェニル）オクチルホスフィン、ジ（トリブチルフェニル）オクチルホスフィン、ジナフチルオクチルホスフィン、
【００８４】
ジメチルフェニルホスフィン、ジエチルフェニルホスフィン、ジプロピルフェニルホスフィン、ジシクロプロピルフェニルホスフィン、ジブチルフェニルホスフィン、ジペンチルフェニルホスフィン、ジヘキシルフェニルホスフィン、ジシクロヘキシルフェニルホスフィン、ジオクチルフェニルホスフィン、ジ（メチルフェニル）フェニルホスフィン、ジ（プロピルフェニル）フェニルホスフィン、ジ（ブチルフェニル）フェニルホスフィン、
【００８５】
ジ（メトキシフェニル）フェニルホスフィン、ビス［（ジメチルアミノ）フェニル］フェニルホスフィン、ビス［（トリフルオロメチル）フェニル］フェニルホスフィン、ジ（ニトロフェニル）フェニルホスフィン、ジ（シアノフェニル）フェニルホスフィン、ジ（アセチルフェニル）フェニルホスフィン、ジ（ペンタフルオロフェニル）フェニルホスフィン、ジ（ジメチルフェニル）フェニルホスフィン、ジ（ジプロピルフェニル）フェニルホスフィン、ジ（ジブチルフェニル）フェニルホスフィン、ジ（ジメトキシフェニル）フェニルホスフィン、ジ［ビス（ジメチルアミノ）フェニル］フェニルホスフィン、ジ［ビス（トリフルオロメチル）フェニル］フェニルホスフィン、ビス（ジニトロフェニル）フェニルホスフィン、ビス（ジシアノフェニル）フェニルホスフィン、ビス（ジアセチルフェニル）フェニルホスフィン、ジ（トリメチルフェニル）フェニルホスフィン、ジ（トリプロピルフェニル）フェニルホスフィン、ジ（トリブチルフェニル）フェニルホスフィン、ジ（トリメトキシフェニル）フェニルホスフィン、ジ［トリス（ジメチルアミノ）フェニル］フェニルホスフィン、ジ［トリス（トリフルオロメチル）フェニル］フェニルホスフィン、ビス（トリニトロフェニル）フェニルホスフィン、ビス（トリシアノフェニル）フェニルホスフィン、ビス（トリアセチルフェニル）フェニルホスフィン、（メチルフェニル）ジメチルホスフィン、（メチルフェニル）ジエチルホスフィン、（メチルフェニル）ジプロピルホスフィン、（メチルフェニル）ジシクロプロピルホスフィン、（メチルフェニル）ジブチルホスフィン、（メチルフェニル）ジペンチルホスフィン、（メチルフェニル）ジヘキシルホスフィン、（メチルフェニル）ジシクロヘキシルホスフィン、（メチルフェニル）ジオクチルホスフィン、（メチルフェニル）ジフェニルホスフィン、（メチルフェニル）ジ（プロピルフェニル）ホスフィン、（メチルフェニル）ジ（ブチルフェニル）ホスフィン、（メチルフェニル）ジ（ジメチルフェニル）ホスフィン、（メチルフェニル）ジ（ジプロピルフェニル）ホスフィン、（メチルフェニル）ジ（ジブチルフェニル）ホスフィン、（メチルフェニル）ジ（トリメチルフェニル）ホスフィン、（メチルフェニル）ジ（トリプロピルフェニル）ホスフィン、（メチルフェニル）ジ（トリブチルフェニル）ホスフィン、（メトキシフェニル）ジフェニルホスフィン、（ジメチルアミノ）フェニルジフェニルホスフィン、（トリフルオロメチル）フェニルジフェニルホスフィン、（ニトロフェニル）ジフェニルホスフィン、（シアノフェニル）ジフェニルホスフィン、（アセチルフェニル）ジフェニルホスフィン、（ペンタフルオロフェニル）ジフェニルホスフィン、（ジメトキシフェニル）ジフェニルホスフィン、［ビス（ジメチルアミノ）フェニル］ジフェニルホスフィン、［ビス（トリフルオロメチル）フェニル］ジフェニルホスフィン、（ジニトロフェニル）ジフェニルホスフィン、（ジシアノフェニル）ジフェニルホスフィン、（ジアセチルフェニル）ジフェニルホスフィン、（トリメトキシフェニル）ジフェニルホスフィン、［トリス（ジメチルアミノ）フェニル］ジフェニルホスフィン、［トリス（トリフルオロメチル）フェニル］ジフェニルホスフィン、（トリニトロフェニル）ジフェニルホスフィン、（トリシアノフェニル）ジフェニルホスフィン、（トリアセチルフェニル）ジフェニルホスフィン、ジ（メトキシフェニル）（メチルフェニル）ホスフィン、ビス［（ジメチルアミノ）フェニル］（メチルフェニル）ホスフィン、ビス［（トリフルオロメチル）フェニル］（メチルフェニル）ホスフィン、ジ（ニトロフェニル）メチルフェニルホスフィン、ジ（シアノフェニル）（メチルフェニル）ホスフィン、ジ（アセチルフェニル）（メチルフェニル）ホスフィン、ジ（ペンタフルオロフェニル）（メチルフェニル）ホスフィン、
【００８６】
ジ（ジメトキシフェニル）（メチルフェニル）ホスフィン、ジ［ビス（ジメチルアミノ）フェニル］（メチルフェニル）ホスフィン、ジ［ビス（トリフルオロメチル）フェニル］（メチルフェニル）ホスフィン、ビス（ジニトロフェニル）（メチルフェニル）ホスフィン、ビス（ジシアノフェニル）（メチルフェニル）ホスフィン、ビス（ジアセチルフェニル）（メチルフェニル）ホスフィン、ジ（トリメトキシフェニル）（メチルフェニル）ホスフィン、ジ［トリス（ジメチルアミノ）フェニル］（メチルフェニル）ホスフィン、ジ［トリス（トリフルオロメチル）フェニル］（メチルフェニル）ホスフィン、ビス（トリニトロフェニル）（メチルフェニル）ホスフィン、ビス（トリシアノフェニル）（メチルフェニル）ホスフィン、ビス（トリアセチルフェニル）（メチルフェニル）ホスフィン、（ジメチルフェニル）ジメチルホスフィン、（ジメチルフェニル）ジエチルホスフィン、（ジメチルフェニル）ジプロピルホスフィン、（ジメチルフェニル）ジシクロプロピルホスフィン、（ジメチルフェニル）ジブチルホスフィン、（ジメチルフェニル）ジペンチルホスフィン、（ジメチルフェニル）ジヘキシルホスフィン、（ジメチルフェニル）ジシクロヘキシルホスフィン、（ジメチルフェニル）ジオクチルホスフィン、（ジメチルフェニル）ジフェニルホスフィン、（ジメチルフェニル）ジ（メチルフェニル）ホスフィン、（ジメチルフェニル）ジ（プロピルフェニル）ホスフィン、（ジメチルフェニル）ジ（ブチルフェニル）ホスフィン、（ジメチルフェニル）ジ（ジメチルフェニル）ホスフィン、（ジメチルフェニル）ジ（ジプロピルフェニル）ホスフィン、（ジメチルフェニル）ジ（ジブチルフェニル）ホスフィン、（ジメチルフェニル）ジ（トリメチルフェニル）ホスフィン、（ジメチルフェニル）ジ（トリプロピルフェニル）ホスフィン、（ジメチルフェニル）ジ（トリブチルフェニル）ホスフィン、ジ（メトキシフェニル）（ジメチルフェニル）ホスフィン、ビス［（ジメチルアミノ）フェニル］（ジメチルフェニル）ホスフィン、ビス［（トリフルオロメチル）フェニル］（ジメチルフェニル）ホスフィン、ジ（ニトロフェニル）（ジメチルフェニル）ホスフィン、ジ（シアノフェニル）（ジメチルフェニル）ホスフィン、ジ（アセチルフェニル）（ジメチルフェニル）ホスフィン、ジ（ペンタフルオロフェニル）（ジメチルフェニル）ホスフィン、ジ（ジメトキシフェニル）（ジメチルフェニル）ホスフィン、ジ［ビス（ジメチルアミノ）フェニル］（ジメチルフェニル）ホスフィン、ジ［ビス（トリフルオロメチル）フェニル］（ジメチルフェニル）ホスフィン、ビス（ジニトロフェニル）（ジメチルフェニル）ホスフィン、ビス（ジシアノフェニル）（ジメチルフェニル）ホスフィン、ビス（ジアセチルフェニル）（ジメチルフェニル）ホスフィン、
【００８７】
ジ（トリメトキシフェニル）（ジメチルフェニル）ホスフィン、ジ［トリス（ジメチルアミノ）フェニル］（ジメチルフェニル）ホスフィン、ジ［トリス（トリフルオロメチル）フェニル］（ジメチルフェニル）ホスフィン、ビス（トリニトロフェニル）（ジメチルフェニル）ホスフィン、ビス（トリシアノフェニル）（ジメチルフェニル）ホスフィン、ビス（トリアセチルフェニル）（ジメチルフェニル）ホスフィン、（トリメチルフェニル）ジメチルホスフィン、（トリメチルフェニル）ジエチルホスフィン、（トリメチルフェニル）ジプロピルホスフィン、（トリメチルフェニル）ジシクロプロピルホスフィン、（トリメチルフェニル）ジブチルホスフィン、（トリメチルフェニル）ジペンチルホスフィン、（トリメチルフェニル）ジヘキシルホスフィン、（トリメチルフェニル）ジシクロヘキシルホスフィン、（トリメチルフェニル）ジオクチルホスフィン、（トリメチルフェニル）ジフェニルホスフィン、（トリメチルフェニル）ジ（メチルフェニル）ホスフィン、（トリメチルフェニル）ジ（プロピルフェニル）ホスフィン、（トリメチルフェニル）ジ（ブチルフェニル）ホスフィン、（トリメチルフェニル）ジ（ジメチルフェニル）ホスフィン、（トリメチルフェニル）ジ（ジプロピルフェニル）ホスフィン、（トリメチルフェニル）ジ（ジブチルフェニル）ホスフィン、（トリメチルフェニル）ジ（トリプロピルフェニル）ホスフィン、（トリメチルフェニル）ジ（トリブチルフェニル）ホスフィン、ジ（メトキシフェニル）（トリメチルフェニル）ホスフィン、ビス［（ジメチルアミノ）フェニル］（トリメチルフェニル）ホスフィン、ビス［（トリフルオロメチル）フェニル］（トリメチルフェニル）ホスフィン、ジ（ニトロフェニル）（トリメチルフェニル）ホスフィン、ジ（シアノフェニル）（トリメチルフェニル）ホスフィン、ジ（アセチルフェニル）（トリメチルフェニル）ホスフィン、ジ（ペンタフルオロフェニル）（トリメチルフェニル）ホスフィン、ジ（ジメトキシフェニル）（トリメチルフェニル）ホスフィン、ジ［ビス（ジメチルアミノ）フェニル］（トリメチルフェニル）ホスフィン、ジ［ビス（トリフルオロメチル）フェニル］（トリメチルフェニル）ホスフィン、ビス（ジニトロフェニル）（トリメチルフェニル）ホスフィン、ビス（ジシアノフェニル）（トリメチルフェニル）ホスフィン、ビス（ジアセチルフェニル）（トリメチルフェニル）ホスフィン、ジ（トリメトキシフェニル）（トリメチルフェニル）ホスフィン、ジ［トリス（ジメチルアミノ）フェニル］（トリメチルフェニル）ホスフィン、ジ［トリス（トリフルオロメチル）フェニル］（トリメチルフェニル）ホスフィン、ビス（トリニトロフェニル）（トリメチルフェニル）ホスフィン、ビス（トリシアノフェニル）（トリメチルフェニル）ホスフィン、ビス（トリアセチルフェニル）（トリメチルフェニル）ホスフィン、
【００８８】
（トリプロピルフェニル）ジメチルホスフィン、（トリプロピルフェニル）ジエチルホスフィン、（トリプロピルフェニル）ジプロピルホスフィン、（トリプロピルフェニル）ジシクロプロピルホスフィン、（トリプロピルフェニル）ジブチルホスフィン、（トリプロピルフェニル）ジペンチルホスフィン、（トリプロピルフェニル）ジヘキシルホスフィン、（トリプロピルフェニル）ジシクロヘキシルホスフィン、（トリプロピルフェニル）ジオクチルホスフィン、（トリプロピルフェニル）ジフェニルホスフィン、（トリプロピルフェニル）ジ（メチルフェニル）ホスフィン、（トリプロピルフェニル）ジ（プロピルフェニル）ホスフィン、（トリプロピルフェニル）ジ（ブチルフェニル）ホスフィン、（トリプロピルフェニル）ジ（ジメチルフェニル）ホスフィン、（トリプロピルフェニル）ジ（ジプロピルフェニル）ホスフィン、（トリプロピルフェニル）ジ（ジブチルフェニル）ホスフィン、（トリプロピルフェニル）ジ（トリメチルフェニル）ホスフィン、（トリプロピルフェニル）ジ（トリブチルフェニル）ホスフィン、（トリブチルフェニル）ジメチルホスフィン、（トリブチルフェニル）ジエチルホスフィン、（トリブチルフェニル）ジプロピルホスフィン、（トリブチルフェニル）ジシクロプロピルホスフィン、（トリブチルフェニル）ジブチルホスフィン、（トリブチルフェニル）ジペンチルホスフィン、（トリブチルフェニル）ジヘキシルホスフィン、（トリブチルフェニル）ジシクロヘキシルホスフィン、（トリブチルフェニル）ジオクチルホスフィン、（トリブチルフェニル）ジフェニルホスフィン、（トリブチルフェニル）ジ（メチルフェニル）ホスフィン、（トリブチルフェニル）ジ（プロピルフェニル）ホスフィン、（トリブチルフェニル）ジ（ブチルフェニル）ホスフィン、（トリブチルフェニル）ジ（ジメチルフェニル）ホスフィン、（トリブチルフェニル）ジ（ジプロピルフェニル）ホスフィン、（トリブチルフェニル）ジ（ジブチルフェニル）ホスフィン、（トリブチルフェニル）ジ（トリメチルフェニル）ホスフィン、（トリブチルフェニル）ジ（トリプロピルフェニル）ホスフィン、
【００８９】
ジメチルナフチルホスフィン、ジエチルナフチルホスフィン、ジプロピルナフチルホスフィン、ジシクロプロピルナフチルホスフィン、ジブチルナフチルホスフィン、ジペンチルナフチルホスフィン、ジヘキシルナフチルホスフィン、ジシクロヘキシルナフチルホスフィン、ジオクチルナフチルホスフィン、ジフェニルナフチルホスフィン、ジ（メチルフェニル）ナフチルホスフィン、ジ（プロピルフェニル）ナフチルホスフィン、ジ（ブチルフェニル）ナフチルホスフィン、ジ（ジメチルフェニル）ナフチルホスフィン、ジ（ジプロピルフェニル）ナフチルホスフィン、ジ（ジブチルフェニル）ナフチルホスフィン、ジ（トリメチルフェニル）ナフチルホスフィン、ジ（トリプロピルフェニル）ナフチルホスフィン、ジ（トリブチルフェニル）ナフチルホスフィン、メチルエチルプロピルホスフィン、メチルエチルブチルホスフィン、メチルエチルペンチルホスフィン、メチルエチルペンチルホスフィン、メチルエチルヘキシルホスフィン、メチルエチルシクロヘキシルホスフィン、メチルエチルオクチルホスフィン、メチルエチルフェニルホスフィン、メチルエチル（メチルフェニル）ホスフィン、メチルエチル（プロピルフェニル）ホスフィン、メチルエチル（ブチルフェニル）ホスフィン、メチルエチル（ジメチルフェニル）ホスフィン、メチルエチル（ジプロピルフェニル）ホスフィン、メチルエチル（ジブチルフェニル）ホスフィン、メチルエチル（トリメチルフェニル）ホスフィン、メチルエチル（トリプロピルフェニル）ホスフィン、メチルエチル（トリブチルフェニル）ホスフィン、メチルエチルナフチルホスフィン、メチルヘキシルシクロヘキシルホスフィン、メチルヘキシルオクチルホスフィン、メチルヘキシルフェニルホスフィン、メチルヘキシル（メチルフェニル）ホスフィン、メチルヘキシル（ブチルフェニル）ホスフィン、メチルヘキシル（ジメチルフェニル）ホスフィン、メチルヘキシル（ジブチルフェニル）ホスフィン、メチルヘキシル（トリメチルフェニル）ホスフィン、メチルヘキシル（トリブチルフェニル）ホスフィン、メチルシクロヘキシルオクチルホスフィン、メチルシクロヘキシルフェニルホスフィン、メチルシクロヘキシル（メチルフェニル）ホスフィン、メチルシクロヘキシル（ブチルフェニル）ホスフィン、メチルシクロヘキシル（ジメチルフェニル）ホスフィン、メチルシクロヘキシル（ジブチルフェニル）ホスフィン、メチルシクロヘキシル（トリメチルフェニル）ホスフィン、メチルシクロヘキシル（トリブチルフェニル）ホスフィン、メチルシクロヘキシルナフチルホスフィン、
【００９０】
メチルフェニル（メチルフェニル）ホスフィン、メチルフェニル（ブチルフェニル）ホスフィン、メチルフェニル（ジメチルフェニル）ホスフィン、メチルフェニル（ジブチルフェニル）ホスフィン、メチルフェニル（トリメチルフェニル）ホスフィン、メチルフェニル（トリブチルフェニル）ホスフィン、メチルフェニルナフチルホスフィン、メチル（ジメチルフェニル）（ジブチルフェニル）ホスフィン、メチル（ジメチルフェニル）（トリメチルフェニル）ホスフィン、メチル（ジメチルフェニル）（トリブチルフェニル）ホスフィン、メチル（ジメチルフェニル）アントラセニルホスフィン、メチル（トリメチルフェニル）（トリブチルフェニル）ホスフィン、ブチルエチルペンチルホスフィン、ブチルエチルヘキシルホスフィン、ブチルエチルシクロヘキシルホスフィン、ブチルエチルオクチルホスフィン、ブチルエチルフェニルホスフィン、ブチルエチル（メチルフェニル）ホスフィン、ブチルエチル（ブチルフェニル）ホスフィン、ブチルエチル（ジメチルフェニル）ホスフィン、ブチルエチル（ジブチルフェニル）ホスフィン、ブチルエチル（トリメチルフェニル）ホスフィン、ブチルエチル（トリブチルフェニル）ホスフィン、ブチルエチルナフチルホスフィン、エチルヘキシルシクロヘキシルホスフィン、エチルヘキシルオクチルホスフィン、エチルヘキシルフェニルホスフィン、エチルヘキシル（メチルフェニル）ホスフィン、エチルヘキシル（ブチルフェニル）ホスフィン、エチルヘキシル（ジメチルフェニル）ホスフィン、エチルヘキシル（ジブチルフェニル）ホスフィン、エチルヘキシル（トリメチルフェニル）ホスフィン、エチルヘキシル（トリブチルフェニル）ホスフィン、エチルヘキシルナフチルホスフィン、エチルシクロヘキシルオクチルホスフィン、エチルシクロヘキシルフェニルホスフィン、エチルシクロヘキシル（メチルフェニル）ホスフィン、エチルシクロヘキシル（ブチルフェニル）ホスフィン、エチルシクロヘキシル（ジメチルフェニル）ホスフィン、エチルシクロヘキシル（ジブチルフェニル）ホスフィン、エチルシクロヘキシル（トリメチルフェニル）ホスフィン、エチルシクロヘキシル（トリブチルフェニル）ホスフィン、エチルフェニル（メチルフェニル）ホスフィン、エチルフェニル（ブチルフェニル）ホスフィン、エチルフェニル（ジメチルフェニル）ホスフィン、エチルフェニル（ジブチルフェニル）ホスフィン、エチルフェニル（トリメチルフェニル）ホスフィン、エチルフェニル（トリブチルフェニル）ホスフィン、エチルフェニルナフチルホスフィン、エチル（メチルフェニル）（ブチルフェニル）ホスフィン、エチル（メチルフェニル）（ジメチルフェニル）ホスフィン、エチル（メチルフェニル）（ジブチルフェニル）ホスフィン、エチル（メチルフェニル）（トリメチルフェニル）ホスフィン、エチル（メチルフェニル）（トリブチルフェニル）ホスフィン、エチル（ジメチルフェニル）（ジブチルフェニル）ホスフィン、エチル（ジメチルフェニル）（トリメチルフェニル）ホスフィン、エチル（ジメチルフェニル）（トリブチルフェニル）ホスフィン、
【００９１】
エチル（トリメチルフェニル）（トリブチルフェニル）ホスフィン、プロピルヘキシルシクロヘキシルホスフィン、プロピルヘキシルオクチルホスフィン、プロピルヘキシルフェニルホスフィン、プロピルヘキシル（メチルフェニル）ホスフィン、プロピルヘキシル（ブチルフェニル）ホスフィン、プロピルヘキシル（ジメチルフェニル）ホスフィン、プロピルヘキシル（ジブチルフェニル）ホスフィン、プロピルヘキシル（トリメチルフェニル）ホスフィン、プロピルヘキシル（トリブチルフェニル）ホスフィン、プロピルシクロヘキシルオクチルホスフィン、プロピルシクロヘキシルフェニルホスフィン、プロピルシクロヘキシル（メチルフェニル）ホスフィン、プロピルシクロヘキシル（ブチルフェニル）ホスフィン、プロピルシクロヘキシル（ジメチルフェニル）ホスフィン、プロピルシクロヘキシル（ジブチルフェニル）ホスフィン、プロピルシクロヘキシル（トリメチルフェニル）ホスフィン、プロピルシクロヘキシル（トリブチルフェニル）ホスフィン、プロピル（メチルフェニル）（ジメチルフェニル）ホスフィン、プロピル（メチルフェニル）（ジブチルフェニル）ホスフィン、プロピル（メチルフェニル）（トリメチルフェニル）ホスフィン、プロピル（メチルフェニル）（トリブチルフェニル）ホスフィン、プロピル（ジメチルフェニル）（ジブチルフェニル）ホスフィン、プロピル（ジメチルフェニル）（トリメチルフェニル）ホスフィン、プロピル（ジメチルフェニル）（トリブチルフェニル）ホスフィン、プロピル（トリメチルフェニル）（トリブチルフェニル）ホスフィン、ブチルヘキシルシクロヘキシルホスフィン、ブチルヘキシルオクチルホスフィン、ブチルヘキシルフェニルホスフィン、ブチルヘキシル（メチルフェニル）ホスフィン、ブチルヘキシル（ブチルフェニル）ホスフィン、ブチルヘキシル（ジメチルフェニル）ホスフィン、ブチルヘキシル（ジブチルフェニル）ホスフィン、ブチルヘキシル（トリメチルフェニル）ホスフィン、ブチルヘキシル（トリブチルフェニル）ホスフィン、ブチルシクロヘキシルオクチルホスフィン、ブチルシクロヘキシルフェニルホスフィン、ブチルシクロヘキシル（メチルフェニル）ホスフィン、ブチルシクロヘキシル（ブチルフェニル）ホスフィン、ブチルシクロヘキシル（ジメチルフェニル）ホスフィン、ブチルシクロヘキシル（ジブチルフェニル）ホスフィン、ブチルシクロヘキシル（トリメチルフェニル）ホスフィン、ブチルシクロヘキシル（トリブチルフェニル）ホスフィン、ブチルシクロヘキシルナフチルホスフィン、
【００９２】
ブチルフェニル（メチルフェニル）ホスフィン、ブチルフェニル（ブチルフェニル）ホスフィン、ブチルフェニル（ジメチルフェニル）ホスフィン、ブチルフェニル（ジブチルフェニル）ホスフィン、ブチルフェニル（トリメチルフェニル）ホスフィン、ブチルフェニル（トリブチルフェニル）ホスフィン、ブチル（メチルフェニル）（ブチルフェニル）ホスフィン、ブチル（メチルフェニル）（ジメチルフェニル）ホスフィン、ブチル（メチルフェニル）（ジブチルフェニル）ホスフィン、ブチル（メチルフェニル）（トリメチルフェニル）ホスフィン、ブチル（メチルフェニル）（トリブチルフェニル）ホスフィン、ブチル（メチルフェニル）アントラセニルホスフィン、ブチル（ジメチルフェニル）（ジブチルフェニル）ホスフィン、ブチル（ジメチルフェニル）（トリメチルフェニル）ホスフィン、ブチル（ジメチルフェニル）（トリブチルフェニル）ホスフィン、ブチル（トリメチルフェニル）（トリブチルフェニル）ホスフィン、ペンチルヘキシルオクチルホスフィン、ペンチルヘキシルフェニルホスフィン、ペンチルヘキシル（メチルフェニル）ホスフィン、ペンチルヘキシル（ブチルフェニル）ホスフィン、ペンチルヘキシル（ジメチルフェニル）ホスフィン、ペンチルヘキシル（ジブチルフェニル）ホスフィン、ペンチルヘキシル（トリメチルフェニル）ホスフィン、ペンチルヘキシル（トリブチルフェニル）ホスフィン、ペンチルシクロヘキシルオクチルホスフィン、ペンチルシクロヘキシルフェニルホスフィン、ペンチルシクロヘキシル（メチルフェニル）ホスフィン、ペンチルシクロヘキシル（ブチルフェニル）ホスフィン、ペンチルシクロヘキシル（ジメチルフェニル）ホスフィン、ペンチルシクロヘキシル（ジブチルフェニル）ホスフィン、ペンチルシクロヘキシル（トリメチルフェニル）ホスフィン、ペンチルシクロヘキシル（トリブチルフェニル）ホスフィン、ペンチルフェニル（メチルフェニル）ホスフィン、ペンチルフェニル（ブチルフェニル）ホスフィン、ペンチルフェニル（ジメチルフェニル）ホスフィン、ペンチルフェニル（ジブチルフェニル）ホスフィン、ペンチルフェニル（トリメチルフェニル）ホスフィン、ペンチルフェニル（トリブチルフェニル）ホスフィン、ペンチルフェニルナフチルホスフィン、ペンチル（メチルフェニル）（ブチルフェニル）ホスフィン、ペンチル（メチルフェニル）（ジメチルフェニル）ホスフィン、ペンチル（メチルフェニル）（ジブチルフェニル）ホスフィン、ペンチル（メチルフェニル）（トリメチルフェニル）ホスフィン、ペンチル（メチルフェニル）（トリブチルフェニル）ホスフィン、
【００９３】
ペンチル（ジメチルフェニル）（ジブチルフェニル）ホスフィン、ペンチル（ジメチルフェニル）（トリメチルフェニル）ホスフィン、ペンチル（ジメチルフェニル）（トリブチルフェニル）ホスフィン、ペンチル（トリメチルフェニル）（トリブチルフェニル）ホスフィン、ヘキシルシクロヘキシルオクチルホスフィン、ヘキシルシクロヘキシルフェニルホスフィン、ヘキシルシクロヘキシル（メチルフェニル）ホスフィン、ヘキシルシクロヘキシル（ブチルフェニル）ホスフィン、ヘキシルシクロヘキシル（ジメチルフェニル）ホスフィン、ヘキシルシクロヘキシル（ジブチルフェニル）ホスフィン、ヘキシルシクロヘキシル（トリメチルフェニル）ホスフィン、ヘキシルシクロヘキシル（トリブチルフェニル）ホスフィン、ヘキシルフェニル（メチルフェニル）ホスフィン、ヘキシルフェニル（ブチルフェニル）ホスフィン、ヘキシルフェニル（ジメチルフェニル）ホスフィン、ヘキシルフェニル（ジブチルフェニル）ホスフィン、ヘキシルフェニル（トリメチルフェニル）ホスフィン、ヘキシルフェニル（トリブチルフェニル）ホスフィン、ヘキシルフェニルナフチルホスフィン、ヘキシル（メチルフェニル）（ブチルフェニル）ホスフィン、ヘキシル（メチルフェニル）（ジメチルフェニル）ホスフィン、ヘキシル（メチルフェニル）（ジブチルフェニル）ホスフィン、ヘキシル（メチルフェニル）（トリメチルフェニル）ホスフィン、ヘキシル（メチルフェニル）（トリブチルフェニル）ホスフィン、ヘキシル（ジメチルフェニル）（ジブチルフェニル）ホスフィン、ヘキシル（ジメチルフェニル）（トリメチルフェニル）ホスフィン、ヘキシル（ジメチルフェニル）（トリブチルフェニル）ホスフィン、ヘキシル（トリメチルフェニル）（トリブチルフェニル）ホスフィン、シクロヘキシルフェニル（メチルフェニル）ホスフィン、シクロヘキシルフェニル（ブチルフェニル）ホスフィン、シクロヘキシルフェニル（ジメチルフェニル）ホスフィン、シクロヘキシルフェニル（ジブチルフェニル）ホスフィン、シクロヘキシルフェニル（トリメチルフェニル）ホスフィン、シクロヘキシルフェニル（トリブチルフェニル）ホスフィン、シクロヘキシルフェニルナフチルホスフィン、シクロヘキシル（メチルフェニル）（ブチルフェニル）ホスフィン、シクロヘキシル（メチルフェニル）（ジメチルフェニル）ホスフィン、シクロヘキシル（メチルフェニル）（ジブチルフェニル）ホスフィン、シクロヘキシル（メチルフェニル）（トリメチルフェニル）ホスフィン、シクロヘキシル（メチルフェニル）（トリブチルフェニル）ホスフィン、シクロヘキシル（ジメチルフェニル）（ジブチルフェニル）ホスフィン、シクロヘキシル（ジメチルフェニル）（トリメチルフェニル）ホスフィン、シクロヘキシル（ジメチルフェニル）（トリブチルフェニル）ホスフィン、シクロヘキシル（トリメチルフェニル）（トリブチルフェニル）ホスフィン、
【００９４】
オクチルフェニル（メチルフェニル）ホスフィン、オクチルフェニル（ブチルフェニル）ホスフィン、オクチルフェニル（ジメチルフェニル）ホスフィン、オクチルフェニル（ジブチルフェニル）ホスフィン、オクチルフェニル（トリメチルフェニル）ホスフィン、オクチルフェニル（トリブチルフェニル）ホスフィン、オクチルフェニルナフチルホスフィン、オクチル（メチルフェニル）（ブチルフェニル）ホスフィン、オクチル（メチルフェニル）（ジメチルフェニル）ホスフィン、オクチル（メチルフェニル）（ジブチルフェニル）ホスフィン、オクチル（メチルフェニル）（トリメチルフェニル）ホスフィン、オクチル（メチルフェニル）（トリブチルフェニル）ホスフィン、オクチル（ジメチルフェニル）（ジブチルフェニル）ホスフィン、オクチル（ジメチルフェニル）（トリメチルフェニル）ホスフィン、オクチル（ジメチルフェニル）（トリブチルフェニル）ホスフィン、オクチル（トリメチルフェニル）（トリブチルフェニル）ホスフィン、オクチル（トリブチルフェニル）アントラセニルホスフィン、フェニル（メチルフェニル）（プロピルフェニル）ホスフィン、フェニル（メチルフェニル）（ブチルフェニル）ホスフィン、フェニル（メチルフェニル）（ジメチルフェニル）ホスフィン、フェニル（メチルフェニル）（ジプロピルフェニル）ホスフィン、フェニル（メチルフェニル）（ジブチルフェニル）ホスフィン、フェニル（メチルフェニル）（トリメチルフェニル）ホスフィン、フェニル（メチルフェニル）（トリプロピルフェニル）ホスフィン、フェニル（メチルフェニル）（トリブチルフェニル）ホスフィン、フェニル（メチルフェニル）ベンジルホスフィン、フェニル（メチルフェニル）ナフチルホスフィン、フェニル（ジメチルフェニル）（ジプロピルフェニル）ホスフィン、フェニル（ジメチルフェニル）（トリメチルフェニル）ホスフィン、フェニル（ジメチルフェニル）（トリプロピルフェニル）ホスフィン、フェニル（ジメチルフェニル）（トリブチルフェニル）ホスフィン、フェニル（トリメチルフェニル）（トリプロピルフェニル）ホスフィン、フェニル（トリメチルフェニル）（トリブチルフェニル）ホスフィン、フェニル（トリメチルフェニル）ベンジルホスフィン、フェニル（トリメチルフェニル）ナフチルホスフィン、フェニル（トリプロピルフェニル）（トリブチルフェニル）ホスフィン、
【００９５】
（メチルフェニル）（ジメチルフェニル）（ジプロピルフェニル）ホスフィン、（メチルフェニル）（ジメチルフェニル）（ジブチルフェニル）ホスフィン、（メチルフェニル）（ジメチルフェニル）（トリメチルフェニル）ホスフィン、（メチルフェニル）（ジメチルフェニル）（トリプロピルフェニル）ホスフィン、（メチルフェニル）（ジメチルフェニル）（トリブチルフェニル）ホスフィン、（メチルフェニル）（トリメチルフェニル）（トリプロピルフェニル）ホスフィン、（メチルフェニル）（トリメチルフェニル）（トリブチルフェニル）ホスフィン、（メチルフェニル）（トリメチルフェニル）ナフチルホスフィン、（メチルフェニル（トリプロピルフェニル）（トリブチルフェニル）ホスフィン、（ジメチルフェニル）（トリメチルフェニル）（トリプロピルフェニル）ホスフィン、（ジメチルフェニル）（トリメチルフェニル）（トリブチルフェニル）ホスフィン、（ジメチルフェニル）（トリメチルフェニル）ベンジルホスフィン、（ジメチルフェニル）（トリメチルフェニル）ナフチルホスフィン、（ジメチルフェニル）（トリプロピルフェニル）（トリブチルフェニル）ホスフィン、（トリメチルフェニル）（トリプロピルフェニル）（トリブチルフェニル）ホスフィン、
【００９６】
アダマンチルジメチルホスフィン、アダマンチルジエチルホスフィン、アダマンチルジプロピルホスフィン、アダマンチルジシクロプロピルホスフィン、アダマンチルジブチルホスフィン、アダマンチルジペンチルホスフィン、アダマンチルジヘキシルホスフィン、アダマンチルジシクロヘキシルホスフィン、アダマンチルジオクチルホスフィン、アダマンチルジフェニルホスフィン、アダマンチルジ（メチルフェニル）ホスフィン、アダマンチルジ（ブチルフェニル）ホスフィン、アダマンチルジ（ジメチルフェニル）ホスフィン、アダマンチルジ（ジブチルフェニル）ホスフィン、アダマンチルジ（トリメチルフェニル）ホスフィン、アダマンチルジ（トリブチルフェニル）ホスフィン、アダマンチルジベンジルホスフィン、アダマンチルジナフチルホスフィン、ジアダマンチルメチルホスフィン、ジアダマンチルエチルホスフィン、ジアダマンチルプロピルホスフィン、ジアダマンチルシクロプロピルホスフィン、ジアダマンチルブチルホスフィン、ジアダマンチルペンチルホスフィン、ジアダマンチルヘキシルホスフィン、ジアダマンチルシクロヘキシルホスフィン、ジアダマンチルオクチルホスフィン、ジアダマンチルフェニルホスフィン、ジアダマンチル（メチルフェニル）ホスフィン、ジアダマンチル（ブチルフェニル）ホスフィン、ジアダマンチル（ジメチルフェニル）ホスフィン、ジアダマンチル（ジブチルフェニル）ホスフィン、ジアダマンチル（トリメチルフェニル）ホスフィン、ジアダマンチル（トリブチルフェニル）ホスフィン、ジアダマンチルベンジルホスフィン、ジアダマンチルナフチルホスフィン、トリアダマンチルホスフィン、２−［ジ（ｔｅｒｔ−ブチル）ホスフィノ］−１，１’−ビフェニル、２−（ジシクロヘキシルホスフィノ）−１，１’−ビフェニル、２−（ジシクロヘキシルホスフィノ）−２’−メチル−１，１’−ビフェニル、
【００９７】
１−メチル−２，５−ジメチルホスフォラン（１−ｍｅｔｈｙｌ−２，５−ｄｉｍｅｔｈｙｌｐｈｏｓｐｈｏｌａｎｅ）、１−エチル−２，５−ジメチルホスフォラン、１−プロピル−２，５−ジメチルホスフォラン、１−ブチル−２，５−ジメチルホスフォラン、１−ペンチル−２，５−ジメチルホスフォラン、１−ヘキシル−２，５−ジメチルホスフォラン、１−シクロヘキシル−２，５−ジメチルホスフォラン、１−オクチル−２，５−ジメチルホスフォラン、１−フェニル−２，５−ジメチルホスフォラン、１−メチルフェニル−２，５−ジメチルホスフォラン、１−ブチルフェニル−２，５−ジメチルホスフォラン、１−ジメチルフェニル−２，５−ジメチルホスフォラン、１−ジブチルフェニル−２，５−ジメチルホスフォラン、１−トリメチルフェニル−２，５−ジメチルホスフォラン、１−トリブチルフェニル−２，５−ジメチルホスフォラン、１−ベンジル−２，５−ジメチルホスフォラン、１−メチル−２，５−ジエチルホスフォラン、１−エチル−２，５−ジエチルホスフォラン、１−プロピル−２，５−ジエチルホスフォラン、１−ブチル−２，５−ジエチルホスフォラン、１−ペンチル−２，５−ジエチルホスフォラン、１−ヘキシル、１−シクロヘキシル−２，５−ジエチルホスフォラン、１−オクチル−２，５−ジエチルホスフォラン、１−フェニル−２，５−ジエチルホスフォラン、１−メチルフェニル−２，５−ジエチルホスフォラン、１−ブチルフェニル−２，５−ジエチルホスフォラン、１−ジメチルフェニル−２，５−ジエチルホスフォラン、１−ジブチルフェニル−２，５−ジエチルホスフォラン、１−トリメチルフェニル−２，５−ジエチルホスフォラン、１−トリブチルフェニル−２，５−ジエチルホスフォラン、１−ベンジル−２，５−ジエチルホスフォラン、
【００９８】
１−メチル−２，５−ジプロピルホスフォラン、１−エチル−２，５−ジプロピルホスフォラン、１−プロピル−２，５−ジプロピルホスフォラン、１−ブチル−２，５−ジプロピルホスフォラン、１−ペンチル−２，５−ジプロピルホスフォラン、１−ヘキシル−２，５−ジプロピルホスフォラン、１−シクロヘキシル−２，５−ジプロピルホスフォラン、１−オクチル−２，５−ジプロピルホスフォラン、１−フェニル−２，５−ジプロピルホスフォラン、１−メチルフェニル−２，５−ジプロピルホスフォラン、１−ブチルフェニル−２，５−ジプロピルホスフォラン、１−ジメチルフェニル−２，５−ジプロピルホスフォラン、１−ジブチルフェニル−２，５−ジプロピルホスフォラン、１−トリメチルフェニル−２，５−ジプロピルホスフォラン、１−トリブチルフェニル−２，５−ジプロピルホスフォラン、１−ベンジル−２，５−ジプロピルホスフォラン、１−メチル−２，５−ジブチルホスフォラン、１−エチル−２，５−ジブチルホスフォラン、１−プロピル−２，５−ジブチルホスフォラン、１−ブチル−２，５−ジブチルホスフォラン、１−ペンチル−２，５−ジブチルホスフォラン、１−ヘキシル−２，５−ジブチルホスフォラン、１−シクロヘキシル−２，５−ジブチルホスフォラン、１−オクチル−２，５−ジブチルホスフォラン、１−フェニル−２，５−ジブチルホスフォラン、１−メチルフェニル−２，５−ジブチルホスフォラン、１−ブチルフェニル−２，５−ジブチルホスフォラン、１−ジメチルフェニル−２，５−ジブチルホスフォラン、１−ジブチルフェニル−２，５−ジブチルホスフォラン、１−トリメチルフェニル−２，５−ジブチルホスフォラン、１−トリブチルフェニル−２，５−ジブチルホスフォラン、１−ベンジル−２，５−ジブチルホスフォラン、
【００９９】
１−メチル−２，５−ジヘキシルホスフォラン、１−エチル−２，５−ジヘキシルホスフォラン、１−プロピル−２，５−ジヘキシルホスフォラン、１−シクロプロピル−２，５−ジヘキシルホスフォラン、１−ブチル−２，５−ジヘキシルホスフォラン、１−ペンチル−２，５−ジヘキシルホスフォラン、１−ヘキシル−２，５−ジヘキシルホスフォラン、１−シクロヘキシル−２，５−ジヘキシルホスフォラン、１−オクチル−２，５−ジヘキシルホスフォラン、１−フェニル−２，５−ジヘキシルホスフォラン、１−メチルフェニル−２，５−ジヘキシルホスフォラン、１−ブチルフェニル−２，５−ジヘキシルホスフォラン、１−ジメチルフェニル−２，５−ジヘキシルホスフォラン、１−ジブチルフェニル−２，５−ジヘキシルホスフォラン、１−トリメチルフェニル−２，５−ジヘキシルホスフォラン、１−トリブチルフェニル−２，５−ジヘキシルホスフォラン、１−ベンジル−２，５−ジヘキシルホスフォラン、１−メチル−２，５−ジシクロヘキシルホスフォラン、１−エチル−２，５−ジシクロヘキシルホスフォラン、１−プロピル−２，５−ジシクロヘキシルホスフォラン、１−シクロプロピル−２，５−ジシクロヘキシルホスフォラン、１−ブチル−２，５−ジシクロヘキシルホスフォラン、１−ペンチル−２，５−ジシクロヘキシルホスフォラン、１−ヘキシル−２，５−ジシクロヘキシルホスフォラン、１−シクロヘキシル−２，５−ジシクロヘキシルホスフォラン、１−オクチル−２，５−ジシクロヘキシルホスフォラン、１−フェニル−２，５−ジシクロヘキシルホスフォラン、１−メチルフェニル−２，５−ジシクロヘキシルホスフォラン、１−ブチルフェニル−２，５−ジシクロヘキシルホスフォラン、１−ジメチルフェニル−２，５−ジシクロヘキシルホスフォラン、１−ジブチルフェニル−２，５−ジシクロヘキシルホスフォラン、１−トリメチルフェニル−２，５−ジシクロヘキシルホスフォラン、１−トリブチルフェニル−２，５−ジシクロヘキシルホスフォラン、１−ベンジル−２，５−ジシクロヘキシルホスフォラン、
【０１００】
１−メチル−２，５−ジフェニルホスフォラン、１−エチル−２，５−ジフェニルホスフォラン、１−プロピル−２，５−ジフェニルホスフォラン、１−シクロプロピル−２，５−ジフェニルホスフォラン、１−ブチル−２，５−ジフェニルホスフォラン、１−ペンチル−２，５−ジフェニルホスフォラン、１−ヘキシル−２，５−ジフェニルホスフォラン、１−シクロヘキシル−２，５−ジフェニルホスフォラン、１−オクチル−２，５−ジフェニルホスフォラン、１−フェニル−２，５−ジフェニルホスフォラン、１−メチルフェニル−２，５−ジフェニルホスフォラン、１−ブチルフェニル−２，５−ジフェニルホスフォラン、１−ジメチルフェニル−２，５−ジフェニルホスフォラン、１−ジブチルフェニル−２，５−ジフェニルホスフォラン、１−トリメチルフェニル−２，５−ジフェニルホスフォラン、１−トリブチルフェニル−２，５−ジフェニルホスフォラン、１−ベンジル−２，５−ジフェニルホスフォラン、
【０１０１】
１−メチル−２，５−ジ（メチルフェニル）ホスフォラン、１−エチル−２，５−ジ（メチルフェニル）ホスフォラン、１−プロピル−２，５−ジ（メチルフェニル）ホスフォラン、１−ブチル−２，５−ジ（メチルフェニル）ホスフォラン、１−ペンチル−２，５−ジ（メチルフェニル）ホスフォラン、１−ヘキシル−２，５−ジ（メチルフェニル）ホスフォラン、１−シクロヘキシル−２，５−ジ（メチルフェニル）ホスフォラン、１−オクチル−２，５−ジ（メチルフェニル）ホスフォラン、１−フェニル−２，５−ジ（メチルフェニル）ホスフォラン、１−メチルフェニル−２，５−ジ（メチルフェニル）ホスフォラン、１−ブチルフェニル−２，５−ジ（メチルフェニル）ホスフォラン、１−ジメチルフェニル−２，５−ジ（メチルフェニル）ホスフォラン、１−ジブチルフェニル−２，５−ジ（メチルフェニル）ホスフォラン、１−トリメチルフェニル−２，５−ジ（メチルフェニル）ホスフォラン、１−トリブチルフェニル−２，５−ジ（メチルフェニル）ホスフォラン、１−ベンジル−２，５−ジ（メチルフェニル）ホスフォラン、１−メチル−２，５−ジ（メトキシフェニル）ホスフォラン、１−メチル−２，５−ジ（ジメチルアミノ）フェニルホスフォラン、１−メチル−２，５−ジ（トリフルオロメチル）フェニルホスフォラン、１−メチル−２，５−ジ（ニトロフェニル）ホスフォラン、１−メチル−２，５−ジ（シアノフェニル）ホスフォラン、１−メチル−２，５−ジ（アセチルフェニル）ホスフォラン、１−メチル−２，５−ジ（ペンタフルオロフェニル）ホスフォラン、ホスファトラン。
【０１０２】
より好ましくは、三価のリン原子を１つ有する三価リン化合物は、以下の群から選ばれる、少なくとも１種の化合物である。
【０１０３】
トリメチルホスフィン、トリエチルホスフィン、トリ−ｎ−プロピルホスフィン、トリイソプロピルホスフィン、トリシクロプロピルホスフィン、トリ−ｎ−ブチルホスフィン、トリイソブチルホスフィン、トリ−ｓｅｃ−ブチルホスフィン、トリ−ｔｅｒｔ−ブチルホスフィン、トリシクロブチルホスフィン、トリペンチルホスフィン、トリシクロペンチルホスフィン、トリヘキシルホスフィン、トリシクロヘキシルホスフィン、トリヘプチルホスフィン、トリシクロヘプチルホスフィン、トリオクチルホスフィン、トリシクロオクチルホスフィン、トリフェニルホスフィン、トリ（メチルフェニル）ホスフィン、トリ（メトキシフェニル）ホスフィン、トリ（ジメチルアミノフェニル）ホスフィン、トリ（トリフルオロメチルフェニル）ホスフィン、トリ（フルオロフェニル）ホスフィン、トリ（ジメチルフェニル）ホスフィン、トリ（ジメトキシフェニル）ホスフィン、トリ［ビス（ジメチルアミノ）フェニル］ホスフィン、トリ［ビス（トリフルオロメチル）フェニル］ホスフィン、トリ（ジフルオロフェニル）ホスフィン、トリ（トリメチルフェニル）ホスフィン、トリ（トリメトキシフェニル）ホスフィン、トリ［トリス（ジメチルアミノ）フェニル］ホスフィン、トリ［トリス（トリフルオロメチル）フェニル］ホスフィン、トリ（ペンタフルオロフェニル）ホスフィン、トリベンジルホスフィン、ジエチルメチルホスフィン、ジプロピルメチルホスフィン、ジブチルメチルホスフィン、ジヘキシルメチルホスフィン、ジシクロヘキシルメチルホスフィン、ジフェニルメチルホスフィン、ジメチルエチルホスフィン、ジプロピルエチルホスフィン、ジブチルエチルホスフィン、ジヘキシルエチルホスフィン、ジシクロヘキシルエチルホスフィン、ジフェニルエチルホスフィン、ジメチルプロピルホスフィン、ジエチルプロピルホスフィン、ジブチルプロピルホスフィン、ジヘキシルプロピルホスフィン、ジシクロヘキシルプロピルホスフィン、ジフェニルプロピルホスフィン、ジメチルブチルホスフィン、ジエチルブチルホスフィン、ジプロピルブチルホスフィン、ジペンチルブチルホスフィン、ジヘキシルブチルホスフィン、ジシクロヘキシルブチルホスフィン、ジフェニルブチルホスフィン、ジブチルペンチルホスフィン、ジシクロヘキシルペンチルホスフィン、ジフェニルペンチルホスフィン、ジエチルシクロヘキシルホスフィン、ジブチルシクロヘキシルホスフィン、ジフェニルシクロヘキシルホスフィン、
【０１０４】
ジメチルフェニルホスフィン、ジエチルフェニルホスフィン、ジプロピルフェニルホスフィン、ジブチルフェニルホスフィン、ジヘキシルフェニルホスフィン、ジシクロヘキシルフェニルホスフィン、ジオクチルフェニルホスフィン、ジ（メチルフェニル）フェニルホスフィン、ジ（メトキシフェニル）フェニルホスフィン、ビス［（ジメチルアミノ）フェニル］フェニルホスフィン、ビス［（トリフルオロメチル）フェニル］フェニルホスフィン、ジ（ニトロフェニル）フェニルホスフィン、ジ（シアノフェニル）フェニルホスフィン、ジ（アセチルフェニル）フェニルホスフィン、ジ（ペンタフルオロフェニル）フェニルホスフィン、ジ（トリメトキシフェニル）フェニルホスフィン、ジ［トリス（ジメチルアミノ）フェニル］フェニルホスフィン、ジ［トリス（トリフルオロメチル）フェニル］フェニルホスフィン、ビス（トリニトロフェニル）フェニルホスフィン、ビス（トリシアノフェニル）フェニルホスフィン、ビス（トリアセチルフェニル）フェニルホスフィン、（メトキシフェニル）ジフェニルホスフィン、（メチルフェニル）ジフェニルホスフィン、（メトキシフェニル）ジフェニルホスフィン、（ジメチルアミノ）フェニルジフェニルホスフィン、（トリフルオロメチル）フェニルジフェニルホスフィン、（ニトロフェニル）ジフェニルホスフィン、（シアノフェニル）ジフェニルホスフィン、（アセチルフェニル）ジフェニルホスフィン、（ペンタフルオロフェニル）ジフェニルホスフィン、（トリメトキシフェニル）ジフェニルホスフィン、［トリス（ジメチルアミノ）フェニル］ジフェニルホスフィン、［トリス（トリフルオロメチル）フェニル］ジフェニルホスフィン、（トリニトロフェニル）ジフェニルホスフィン、（トリシアノフェニル）ジフェニルホスフィン、（トリアセチルフェニル）ジフェニルホスフィン、ジアダマンチルブチルホスフィン、ジアダマンチルベンジルホスフィン、２−［ジ（ｔｅｒｔ−ブチル）ホスフィノ］−１，１’−ビフェニル、２−（ジシクロヘキシルホスフィノ）−１，１’−ビフェニル、２−（ジシクロヘキシルホスフィノ）−２’−メチル−１，１’−ビフェニル、
【０１０５】
さらに好ましくは、三価のリン原子を１つ有する三価リン化合物は、以下の群から選ばれる、少なくとも１種の化合物である。
【０１０６】
トリエチルホスフィン、トリ−ｎ−プロピルホスフィン、トリイソプロピルホスフィン、トリ−ｎ−ブチルホスフィン、トリイソブチルホスフィン、トリ−ｔｅｒｔ−ブチルホスフィン、トリシクロペンチルホスフィン、トリシクロヘキシルホスフィン、トリオクチルホスフィン、、、トリ（メチルフェニル）ホスフィン、トリ（メトキシフェニル）ホスフィン、トリ（トリフルオロメチルフェニル）ホスフィン、トリ（フルオロフェニル）ホスフィン、トリ（ジメチルフェニル）ホスフィン、トリ（ジメトキシフェニル）ホスフィン、トリ［ビス（トリフルオロメチル）フェニル］ホスフィン、トリ（ペンタフルオロフェニル）ホスフィン、ジブチルメチルホスフィン、ジシクロヘキシルエチルホスフィン、ジプロピルブチルホスフィン、ジシクロヘキシルブチルホスフィン、ジブチルペンチルホスフィン、ジブチルシクロヘキシルホスフィン、ジシクロヘキシルフェニルホスフィン、２−（ジシクロヘキシルホスフィノ）−１，１’−ビフェニル、２−（ジシクロヘキシルホスフィノ）−２’−メチル−１，１’−ビフェニル。
【０１０７】
（三価のリン原子を２つ有する三価リン化合物）
三価のリン原子を２つ有する三価リン化合物としては、三価のリン原子を２つ含有する化合物であれば、特に限定されるものではなく、具体的には上記式（１）において、ａが２で表されるものが挙げられる。
【０１０８】
三価のリン原子を２つ有する三価リン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【０１０９】
ビス（ジメチルホスフィノ）メタン、ビス（ジエチルホスフィノ）メタン、ビス（ジプロピルホスフィノ）メタン、ビス（ジブチルホスフィノ）メタン、ビス（ジペンチルホスフィノ）メタン、ビス（ジヘキシルホスフィノ）メタン、ビス（ジシクロヘキシルホスフィノ）メタン、ビス（ジヘプチルホスフィノ）メタン、ビス（ジオクチルホスフィノ）メタン、ビス（ジフェニルホスフィノ）メタン、ビス［ジ（メチルフェニル）ホスフィノ］メタン、ビス［ジ（ブチルフェニル）ホスフィノ］メタン、ビス［ジ（ジメチルフェニル）ホスフィノ］メタン、ビス［ジ（ジブチルフェニル）ホスフィノ］メタン、ビス［ジ（トリメチルフェニル）ホスフィノ］メタン、ビス［ジ（トリブチルフェニル）ホスフィノ］メタン、ビス（ジベンジルホスフィノ）メタン、ビス（ジナフチルホスフィノ）メタン、ビス［ジ（メトキシフェニル）ホスフィノ］メタン、ビス｛ジ［（ジメチルアミノ）フェニル］ホスフィノ｝メタン、ビス｛ジ［（トリフルオロメチル）フェニル］ホスフィノ｝メタン、ビス［ジ（ニトロフェニル）ホスフィノ］メタン、ビス［ジ（シアノフェニル）ホスフィノ］メタン、ビス［ジ（アセチルフェニル）ホスフィノ］メタン、ビス［ジ（ペンタフルオロフェニル）ホスフィノ］メタン、ビス［ジ（ジメトキシフェニル）ホスフィノ］メタン、ビス｛ジ［ジ（トリフルオロメチル）フェニル］ホスフィノ｝メタン、ビス［ジ（トリメトキシフェニル）ホスフィノ］メタン、ビス｛ジ［トリ（トリフルオロメチル）フェニル］ホスフィノ｝メタン、ビス（ジメチルホスフィノ）エタン、ビス（ジエチルホスフィノ）エタン、ビス（ジプロピルホスフィノ）エタン、ビス（ジブチルホスフィノ）エタン、ビス（ジシクロブチルホスフィノ）エタン、ビス（ジペンチルホスフィノ）エタン、ビス（ジヘキシルホスフィノ）エタン、ビス（ジシクロヘキシルホスフィノ）エタン、ビス（ジヘプチルホスフィノ）エタン、ビス（ジオクチルホスフィノ）エタン、ビス（ジフェニルホスフィノ）エタン、ビス［ジ（メチルフェニル）ホスフィノ］エタン、ビス［ジ（ブチルフェニル）ホスフィノ］エタン、ビス［ジ（ジメチルフェニル）ホスフィノ］エタン、ビス［ジ（ジブチルフェニル）ホスフィノ］エタン、ビス［ジ（トリメチルフェニル）ホスフィノ］エタン、ビス［ジ（トリブチルフェニル）ホスフィノ］エタン、ビス（ジベンジルホスフィノ）エタン、ビス（ジナフチルホスフィノ）エタン、ビス［ジ（メトキシフェニル）ホスフィノ］エタン、ビス｛ジ［（ジメチルアミノ）フェニル］ホスフィノ｝エタン、ビス｛ジ［（トリフルオロメチル）フェニル］ホスフィノ｝エタン、ビス［ジ（ニトロフェニル）ホスフィノ］エタン、ビス［ジ（シアノフェニル）ホスフィノ］ エタン、ビス［ジ（アセチルフェニル）ホスフィノ］ エタン、ビス［ジ（ペンタフルオロフェニル）ホスフィノ］エタン、ビス［ジ（ジメトキシフェニル）ホスフィノ］ エタン、ビス｛ジ［ジ（トリフルオロメチル）フェニル］ホスフィノ｝エタン、ビス［ジ（トリメトキシフェニル）ホスフィノ］ エタン、ビス｛ジ［トリ（トリフルオロメチル）フェニル］ホスフィノ｝エタン、
【０１１０】
ビス（ジメチルホスフィノ）プロパン、ビス（ジエチルホスフィノ）プロパン、ビス（ジプロピルホスフィノ）プロパン、ビス（ジブチルホスフィノ）プロパン、ビス（ジシクロブチルホスフィノ）プロパン、ビス（ジペンチルホスフィノ）プロパン、ビス（ジヘキシルホスフィノ）プロパン、ビス（ジシクロヘキシルホスフィノ）プロパン、ビス（ジヘプチルホスフィノ）プロパン、ビス（ジオクチルホスフィノ）プロパン、ビス（ジフェニルホスフィノ）プロパン、ビス［ジ（メチルフェニル）ホスフィノ］プロパン、ビス［ジ（ブチルフェニル）ホスフィノ］プロパン、ビス［ジ（ジメチルフェニル）ホスフィノ］プロパン、ビス［ジ（ジブチルフェニル）ホスフィノ］プロパン、ビス［ジ（トリメチルフェニル）ホスフィノ］プロパン、ビス［ジ（トリブチルフェニル）ホスフィノ］プロパン、ビス（ジベンジルホスフィノ）プロパン、ビス（ジナフチルホスフィノ）プロパン、ビス［ジ（メトキシフェニル）ホスフィノ］プロパン、ビス｛ジ［（ジメチルアミノ）フェニル］ホスフィノ｝プロパン、ビス｛ジ［（トリフルオロメチル）フェニル］ホスフィノ｝プロパン、ビス［ジ（ニトロフェニル）ホスフィノ］プロパン、ビス［ジ（シアノフェニル）ホスフィノ］ プロパン、ビス［ジ（アセチルフェニル）ホスフィノ］ プロパン、ビス［ジ（ペンタフルオロフェニル）ホスフィノ］プロパン、ビス［ジ（ジメトキシフェニル）ホスフィノ］ プロパン、ビス｛ジ［ジ（トリフルオロメチル）フェニル］ホスフィノ｝プロパン、ビス［ジ（トリメトキシフェニル）ホスフィノ］ プロパン、ビス｛ジ［トリ（トリフルオロメチル）フェニル］ホスフィノ｝プロパン、ビス（ジメチルホスフィノ）ブタン、ビス（ジエチルホスフィノ）ブタン、ビス（ジプロピルホスフィノ）ブタン、ビス（ジブチルホスフィノ）ブタン、ビス（ジシクロブチルホスフィノ）ブタン、ビス（ジペンチルホスフィノ）ブタン、ビス（ジヘキシルホスフィノ）ブタン、ビス（ジシクロヘキシルホスフィノ）ブタン、ビス（ジヘプチルホスフィノ）ブタン、ビス（ジオクチルホスフィノ）ブタン、ビス（ジフェニルホスフィノ）ブタン、ビス［ジ（メチルフェニル）ホスフィノ］ブタン、ビス［ジ（ブチルフェニル）ホスフィノ］ブタン、ビス［ジ（ジメチルフェニル）ホスフィノ］ブタン、ビス［ジ（ジブチルフェニル）ホスフィノ］ブタン、ビス［ジ（トリメチルフェニル）ホスフィノ］ブタン、ビス［ジ（トリブチルフェニル）ホスフィノ］ブタン、ビス（ジベンジルホスフィノ）ブタン、ビス（ジナフチルホスフィノ）ブタン、ビス［ジ（メトキシフェニル）ホスフィノ］ブタン、ビス｛ジ［（ジメチルアミノ）フェニル］ホスフィノ｝ブタン、ビス｛ジ［（トリフルオロメチル）フェニル］ホスフィノ｝ブタン、ビス［ジ（ニトロフェニル）ホスフィノ］ブタン、ビス［ジ（シアノフェニル）ホスフィノ］ ブタン、ビス［ジ（アセチルフェニル）ホスフィノ］ ブタン、ビス［ジ（ペンタフルオロフェニル）ホスフィノ］ブタン、ビス［ジ（ジメトキシフェニル）ホスフィノ］ ブタン、ビス｛ジ［ジ（トリフルオロメチル）フェニル］ホスフィノ｝ブタン、ビス［ジ（トリメトキシフェニル）ホスフィノ］ ブタン、ビス｛ジ［トリ（トリフ���オロメチル）フェニル］ホスフィノ｝ブタン、
【０１１１】
ビス（ジメチルホスフィノ）ペンタン、ビス（ジエチルホスフィノ）ペンタン、ビス（ジプロピルホスフィノ）ペンタン、ビス（ジブチルホスフィノ）ペンタン、ビス（ジシクロブチルホスフィノ）ペンタン、ビス（ジペンチルホスフィノ）ペンタン、ビス（ジヘキシルホスフィノ）ペンタン、ビス（ジシクロヘキシルホスフィノ）ペンタン、ビス（ジヘプチルホスフィノ）ペンタン、ビス（ジオクチルホスフィノ）ペンタン、ビス（ジフェニルホスフィノ）ペンタン、ビス［ジ（メチルフェニル）ホスフィノ］ペンタン、ビス［ジ（ブチルフェニル）ホスフィノ］ペンタン、ビス［ジ（ジメチルフェニル）ホスフィノ］ペンタン、ビス［ジ（ジブチルフェニル）ホスフィノ］ペンタン、ビス［ジ（トリメチルフェニル）ホスフィノ］ペンタン、ビス［ジ（トリブチルフェニル）ホスフィノ］ペンタン、ビス（ジベンジルホスフィノ）ペンタン、ビス（ジナフチルホスフィノ）ペンタン、ビス（ジメチルホスフィノ）シクロペンタン、ビス（ジエチルホスフィノ）シクロペンタン、ビス（ジプロピルホスフィノ）シクロペンタン、ビス（ジブチルホスフィノ）シクロペンタン、ビス（ジシクロブチルホスフィノ）シクロペンタン、ビス（ジペンチルホスフィノ）シクロペンタン、ビス（ジヘキシルホスフィノ）シクロペンタン、ビス（ジシクロヘキシルホスフィノ）シクロペンタン、ビス（ジヘプチルホスフィノ）シクロペンタン、ビス（ジオクチルホスフィノ）シクロペンタン、ビス（ジフェニルホスフィノ）シクロペンタン、ビス［ジ（メチルフェニル）ホスフィノ］シクロペンタン、ビス［ジ（ブチルフェニル）ホスフィノ］シクロペンタン、ビス［ジ（ジメチルフェニル）ホスフィノ］シクロペンタン、ビス［ジ（ジブチルフェニル）ホスフィノ］シクロペンタン、ビス［ジ（トリメチルフェニル）ホスフィノ］シクロペンタン、ビス［ジ（トリブチルフェニル）ホスフィノ］シクロペンタン、ビス（ジベンジルホスフィノ）シクロペンタン、ビス（ジナフチルホスフィノ）シクロペンタン、
【０１１２】
ビス（ジメチルホスフィノ）ヘキサン、ビス（ジエチルホスフィノ）ヘキサン、ビス（ジプロピルホスフィノ）ヘキサン、ビス（ジブチルホスフィノ）ヘキサン、ビス（ジシクロブチルホスフィノ）ヘキサン、ビス（ジペンチルホスフィノ）ヘキサン、ビス（ジヘキシルホスフィノ）ヘキサン、ビス（ジシクロヘキシルホスフィノ）ヘキサン、ビス（ジヘプチルホスフィノ）ヘキサン、、ビス（ジオクチルホスフィノ）ヘキサン、ビス（ジフェニルホスフィノ）ヘキサン、ビス［ジ（メチルフェニル）ホスフィノ］ヘキサン、ビス［ジ（ブチルフェニル）ホスフィノ］ヘキサン、ビス［ジ（ジメチルフェニル）ホスフィノ］ヘキサン、ビス［ジ（ジブチルフェニル）ホスフィノ］ヘキサン、ビス［ジ（トリメチルフェニル）ホスフィノ］ヘキサン、ビス［ジ（トリブチルフェニル）ホスフィノ］ヘキサン、ビス（ジベンジルホスフィノ）ヘキサン、ビス（ジナフチルホスフィノ）ヘキサン、ビス（ジメチルホスフィノ）シクロヘキサン、ビス（ジエチルホスフィノ）シクロヘキサン、ビス（ジプロピルホスフィノ）シクロヘキサン、ビス（ジブチルホスフィノ）シクロヘキサン、ビス（ジシクロブチルホスフィノ）シクロヘキサン、ビス（ジペンチルホスフィノ）シクロヘキサン、ビス（ジヘキシルホスフィノ）シクロヘキサン、ビス（ジシクロヘキシルホスフィノ）シクロヘキサン、ビス（ジヘプチルホスフィノ）シクロヘキサン、ビス（ジオクチルホスフィノ）シクロヘキサン、ビス（ジフェニルホスフィノ）シクロヘキサン、ビス［ジ（メチルフェニル）ホスフィノ］シクロヘキサン、ビス［ジ（ブチルフェニル）ホスフィノ］シクロヘキサン、ビス［ジ（ジメチルフェニル）ホスフィノ］シクロヘキサン、ビス［ジ（ジブチルフェニル）ホスフィノ］シクロヘキサン、ビス［ジ（トリメチルフェニル）ホスフィノ］シクロヘキサン、ビス［ジ（トリブチルフェニル）ホスフィノ］シクロヘキサン、ビス（ジベンジルホスフィノ）シクロヘキサン、ビス（ジナフチルホスフィノ）シクロヘキサン、
【０１１３】
ビス（ジメチルホスフィノ）オクタン、ビス（ジエチルホスフィノ）オクタン、ビス（ジプロピルホスフィノ）オクタン、ビス（ジブチルホスフィノ）オクタン、ビス（ジシクロブチルホスフィノ）オクタン、ビス（ジペンチルホスフィノ）オクタン、ビス（ジヘキシルホスフィノ）オクタン、ビス（ジシクロヘキシルホスフィノ）オクタン、ビス（ジヘプチルホスフィノ）オクタン、ビス（ジオクチルホスフィノ）オクタン、ビス（ジフェニルホスフィノ）オクタン、ビス［ジ（メチルフェニル）ホスフィノ］オクタン、ビス［ジ（ブチルフェニル）ホスフィノ］オクタン、ビス［ジ（ジメチルフェニル）ホスフィノ］オクタン、ビス［ジ（ジブチルフェニル）ホスフィノ］オクタン、ビス［ジ（トリメチルフェニル）ホスフィノ］オクタン、ビス［ジ（トリブチルフェニル）ホスフィノ］オクタン、ビス（ジベンジルホスフィノ）オクタン、ビス（ジナフチルホスフィノ）オクタン、ビス（ジメチルホスフィノ）ベンゼン、ビス（ジエチルホスフィノ）ベンゼン、ビス（ジプロピルホスフィノ）ベンゼン、ビス（ジブチルホスフィノ）ベンゼン、ビス（ジシクロブチルホスフィノ）ベンゼン、ビス（ジペンチルホスフィノ）ベンゼン、ビス（ジヘキシルホスフィノ）ベンゼン、ビス（ジシクロヘキシルホスフィノ）ベンゼン、ビス（ジヘプチルホスフィノ）ベンゼン、ビス（ジオクチルホスフィノ）ベンゼン、ビス（ジフェニルホスフィノ）ベンゼン、ビス［ジ（メチルフェニル）ホスフィノ］ベンゼン、ビス［ジ（ブチルフェニル）ホスフィノ］ベンゼン、ビス［ジ（ジメチルフェニル）ホスフィノ］ベンゼン、ビス［ジ（ジブチルフェニル）ホスフィノ］ベンゼン、ビス［ジ（トリメチルフェニル）ホスフィノ］ベンゼン、ビス［ジ（トリブチルフェニル）ホスフィノ］ベンゼン、ビス（ジベンジルホスフィノ）ベンゼン、ビス（ジナフチルホスフィノ）ベンゼン、ビス［ジ（メトキシフェニル）ホスフィノ］ベンゼン、ビス｛ジ［（ジメチルアミノ）フェニル］ホスフィノ｝ベンゼン、ビス｛ジ［（トリフルオロメチル）フェニル］ホスフィノ｝ベンゼン、ビス［ジ（ニトロフェニル）ホスフィノ］ベンゼン、ビス［ジ（シアノフェニル）ホスフィノ］ ベンゼン、ビス［ジ（アセチルフェニル）ホスフィノ］ ベンゼン、ビス［ジ（ペンタフルオロフェニル）ホスフィノ］ベンゼン、ビス［ジ（ジメトキシフェニル）ホスフィノ］ ベンゼン、ビス｛ジ［ジ（トリフルオロメチル）フェニル］ホスフィノ｝ベンゼン、ビス［ジ（トリメトキシフェニル）ホスフィノ］ ベンゼン、ビス｛ジ［トリ（トリフルオロメチル）フェニル］ホスフィノ｝ベンゼン、
【０１１４】
ビス（ジメチルホスフィノ）ナフタレン、ビス（ジエチルホスフィノ）ナフタレン、ビス（ジプロピルホスフィノ）ナフタレン、ビス（ジブチルホスフィノ）ナフタレン、ビス（ジシクロブチルホスフィノ）ナフタレン、ビス（ジペンチルホスフィノ）ナフタレン、ビス（ジヘキシルホスフィノ）ナフタレン、ビス（ジシクロヘキシルホスフィノ）ナフタレン、ビス（ジヘプチルホスフィノ）ナフタレン、ビス（ジオクチルホスフィノ）ナフタレン、ビス（ジフェニルホスフィノ）ナフタレン、ビス［ジ（メチルフェニル）ホスフィノ］ナフタレン、ビス［ジ（ブチルフェニル）ホスフィノ］ナフタレン、ビス［ジ（ジメチルフェニル）ホスフィノ］ナフタレン、ビス［ジ（ジブチルフェニル）ホスフィノ］ナフタレン、ビス［ジ（トリメチルフェニル）ホスフィノ］ナフタレン、ビス［ジ（トリブチルフェニル）ホスフィノ］ナフタレン、ビス（ジベンジルホスフィノ）ナフタレン、ビス（ジナフチルホスフィノ）ナフタレン、ビス（ジメチルホスフィノ）フェロセン、ビス（ジエチルホスフィノ）フェロセン、ビス（ジプロピルホスフィノ）フェロセン、ビス（ジブチルホスフィノ）フェロセン、ビス（ジペンチルホスフィノ）フェロセン、ビス（ジヘキシルホスフィノ）フェロセン、ビス（ジシクロヘキシルホスフィノ）フェロセン、ビス（ジヘプチルホスフィノ）フェロセン、ビス（ジオクチルホスフィノ）フェロセン、ビス（ジフェニルホスフィノ）フェロセン、ビス［ジ（メチルフェニル）ホスフィノ］フェロセン、ビス［ジ（ブチルフェニル）ホスフィノ］フェロセン、ビス［ジ（ジメチルフェニル）ホスフィノ］フェロセン、ビス［ジ（ジブチルフェニル）ホスフィノ］フェロセン、ビス［ジ（トリメチルフェニル）ホスフィノ］フェロセン、ビス［ジ（トリブチルフェニル）ホスフィノ］フェロセン、ビス（ジベンジルホスフィノ）フェロセン、ビス（ジナフチルホスフィノ）フェロセン、ビス［ジ（メトキシフェニル）ホスフィノ］フェロセン、ビス｛ジ［（ジメチルアミノ）フェニル］ホスフィノ｝フェロセン、ビス｛ジ［（トリフルオロメチル）フェニル］ホスフィノ｝フェロセン、ビス［ジ（ニトロフェニル）ホスフィノ］フェロセン、ビス［ジ（シアノフェニル）ホスフィノ］ フェロセン、ビス［ジ（アセチルフェニル）ホスフィノ］ フェロセン、ビス［ジ（ペンタフルオロフェニル）ホスフィノ］フェロセン、ビス［ジ（ジメトキシフェニル）ホスフィノ］ フェロセン、ビス｛ジ［ジ（トリフルオロメチル）フェニル］ホスフィノ｝フェロセン、ビス［ジ（トリメトキシフェニル）ホスフィノ］ フェロセン、ビス｛ジ［トリ（トリフルオロメチル）フェニル］ホスフィノ｝フェロセン、
【０１１５】
ビス（ジメチルホスフィノ）バナジノセン、ビス（ジエチルホスフィノ）バナジノセン、ビス（ジプロピルホスフィノ）バナジノセン、ビス（ジブチルホスフィノ）バナジノセン、ビス（ジペンチルホスフィノ）バナジノセン、ビス（ジヘキシルホスフィノ）バナジノセン、ビス（ジシクロヘキシルホスフィノ）バナジノセン、ビス（ジヘプチルホスフィノ）バナジノセン、ビス（ジオクチルホスフィノ）バナジノセン、ビス（ジシクロオクチルホスフィノ）バナジノセン、ビス（ジフェニルホスフィノ）バナジノセン、ビス［ジ（メチルフェニル）ホスフィノ］バナジノセン、ビス［ジ（ブチルフェニル）ホスフィノ］バナジノセン、ビス［ジ（ジメチルフェニル）ホスフィノ］バナジノセン、ビス［ジ（ジブチルフェニル）ホスフィノ］バナジノセン、ビス［ジ（トリメチルフェニル）ホスフィノ］バナジノセン、ビス［ジ（トリブチルフェニル）ホスフィノ］バナジノセン、ビス（ジベンジルホスフィノ）バナジノセン、ビス（ジナフチルホスフィノ）バナジノセン、ビス（ジメチルホスフィノ）クロモセン、ビス（ジエチルホスフィノ）クロモセン、ビス（ジプロピルホスフィノ）クロモセン、ビス（ジブチルホスフィノ）クロモセン、ビス（ジペンチルホスフィノ）クロモセン、ビス（ジヘキシルホスフィノ）クロモセン、ビス（ジシクロヘキシルホスフィノ）クロモセン、ビス（ジヘプチルホスフィノ）クロモセン、ビス（ジオクチルホスフィノ）クロモセン、ビス（ジシクロオクチルホスフィノ）クロモセン、ビス（ジフェニルホスフィノ）クロモセン、ビス［ジ（メチルフェニル）ホスフィノ］クロモセン、ビス［ジ（ブチルフェニル）ホスフィノ］クロモセン、ビス［ジ（ジメチルフェニル）ホスフィノ］クロモセン、ビス［ジ（ジブチルフェニル）ホスフィノ］クロモセン、ビス［ジ（トリメチルフェニル）ホスフィノ］クロモセン、ビス［ジ（トリブチルフェニル）ホスフィノ］クロモセン、ビス（ジベンジルホスフィノ）クロモセン、ビス（ジナフチルホスフィノ）クロモセン、ビス（ジメチルホスフィノ）コバルトセン、ビス（ジエチルホスフィノ）コバルトセン、ビス（ジプロピルホスフィノ）コバルトセン、ビス（ジブチルホスフィノ）コバルトセン、ビス（ジペンチルホスフィノ）コバルトセン、ビス（ジヘキシルホスフィノ）コバルトセン、ビス（ジシクロヘキシルホスフィノ）コバルトセン、ビス（ジヘプチルホスフィノ）コバルトセン、ビス（ジオクチルホスフィノ）コバルトセン、ビス（ジフェニルホスフィノ）コバルトセン、ビス［ジ（メチルフェニル）ホスフィノ］コバルトセン、ビス［ジ（ブチルフェニル）ホスフィノ］コバルトセン、ビス［ジ（ジメチルフェニル）ホスフィノ］コバルトセン、ビス［ジ（ジブチルフェニル）ホスフィノ］コバルトセン、ビス［ジ（トリメチルフェニル）ホスフィノ］コバルトセン、ビス［ジ（トリブチルフェニル）ホスフィノ］コバルトセン、ビス（ジベンジルホスフィノ）コバルトセン、ビス（ジナフチルホスフィノ）コバルトセン、
【０１１６】
ビス（ジメチルホスフィノ）ニケロセン、ビス（ジエチルホスフィノ）ニケロセン、ビス（ジプロピルホスフィノ）ニケロセン、ビス（ジブチルホスフィノ）ニケロセン、ビス（ジペンチルホスフィノ）ニケロセン、ビス（ジヘキシルホスフィノ）ニケロセン、ビス（ジシクロヘキシルホスフィノ）ニケロセン、ビス（ジヘプチルホスフィノ）ニケロセン、ビス（ジオクチルホスフィノ）ニケロセン、ビス（ジフェニルホスフィノ）ニケロセン、ビス［ジ（メチルフェニル）ホスフィノ］ニケロセン、ビス［ジ（ブチルフェニル）ホスフィノ］ニケロセン、ビス［ジ（ジメチルフェニル）ホスフィノ］ニケロセン、ビス［ジ（ジブチルフェニル）ホスフィノ］ニケロセン、ビス［ジ（トリメチルフェニル）ホスフィノ］ニケロセン、ビス［ジ（トリブチルフェニル）ホスフィノ］ニケロセン、ビス（ジベンジルホスフィノ）ニケロセン、ビス（ジナフチルホスフィノ）ニケロセン、ビス（ジメチルホスフィノ）ジルコノセン、ビス（ジエチルホスフィノ）ジルコノセン、ビス（ジプロピルホスフィノ）ジルコノセン、ビス（ジブチルホスフィノ）ジルコノセン、ビス（ジペンチルホスフィノ）ジルコノセン、ビス（ジヘキシルホスフィノ）ジルコノセン、ビス（ジシクロヘキシルホスフィノ）ジルコノセン、ビス（ジヘプチルホスフィノ）ジルコノセン、ビス（ジオクチルホスフィノ）ジルコノセン、ビス（ジフェニルホスフィノ）ジルコノセン、ビス［ジ（メチルフェニル）ホスフィノ］ジルコノセン、ビス［ジ（ブチルフェニル）ホスフィノ］ジルコノセン、ビス［ジ（ジメチルフェニル）ホスフィノ］ジルコノセン、ビス［ジ（ジブチルフェニル）ホスフィノ］ジルコノセン、ビス［ジ（トリメチルフェニル）ホスフィノ］ジルコノセン、ビス［ジ（トリブチルフェニル）ホスフィノ］ジルコノセン、ビス（ジベンジルホスフィノ）ジルコノセン、ビス（ジナフチルホスフィノ）ジルコノセン、ビス（ジメチルホスフィノ）チタノセン、ビス（ジエチルホスフィノ）チタノセン、ビス（ジプロピルホスフィノ）チタノセン、ビス（ジブチルホスフィノ）チタノセン、ビス（ジペンチルホスフィノ）チタノセン、ビス（ジヘキシルホスフィノ）チタノセン、ビス（ジシクロヘキシルホスフィノ）チタノセン、ビス（ジヘプチルホスフィノ）チタノセン、ビス（ジオクチルホスフィノ）チタノセン、ビス（ジフェニルホスフィノ）チタノセン、ビス［ジ（メチルフェニル）ホスフィノ］チタノセン、ビス［ジ（ブチルフェニル）ホスフィノ］チタノセン、ビス［ジ（ジメチルフェニル）ホスフィノ］チタノセン、ビス［ジ（ジブチルフェニル）ホスフィノ］チタノセン、ビス［ジ（トリメチルフェニル）ホスフィノ］チタノセン、ビス［ジ（トリブチルフェニル）ホスフィノ］チタノセン、ビス（ジベンジルホスフィノ）チタノセン、ビス（ジナフチルホスフィノ）チタノセン、
【０１１７】
ビス（ジメチルホスフィノ）ルテノセン、ビス（ジエチルホスフィノ）ルテノセン、ビス（ジプロピルホスフィノ）ルテノセン、ビス（ジブチルホスフィノ）ルテノセン、ビス（ジペンチルホスフィノ）ルテノセン、ビス（ジヘキシルホスフィノ）ルテノセン、ビス（ジシクロヘキシルホスフィノ）ルテノセン、ビス（ジヘプチルホスフィノ）ルテノセン、ビス（ジオクチルホスフィノ）ルテノセン、ビス（ジフェニルホスフィノ）ルテノセン、ビス［ジ（メチルフェニル）ホスフィノ］ルテノセン、ビス［ジ（ブチルフェニル）ホスフィノ］ルテノセン、ビス［ジ（ジメチルフェニル）ホスフィノ］ルテノセン、ビス［ジ（ジブチルフェニル）ホスフィノ］ルテノセン、ビス［ジ（トリメチルフェニル）ホスフィノ］ルテノセン、ビス［ジ（トリブチルフェニル）ホスフィノ］ルテノセン、ビス（ジベンジルホスフィノ）ルテノセン、ビス（ジナフチルホスフィノ）ルテノセン、ビス（ジメチルホスフィノ）ハフノセン、ビス（ジエチルホスフィノ）ハフノセン、ビス（ジプロピルホスフィノ）ハフノセン、ビス（ジブチルホスフィノ）ハフノセン、ビス（ジペンチルホスフィノ）ハフノセン、ビス（ジヘキシルホスフィノ）ハフノセン、ビス（ジシクロヘキシルホスフィノ）ハフノセン、ビス（ジヘプチルホスフィノ）ハフノセン、ビス（ジオクチルホスフィノ）ハフノセン、ビス（ジフェニルホスフィノ）ハフノセン、ビス［ジ（メチルフェニル）ホスフィノ］ハフノセン、ビス［ジ（ブチルフェニル）ホスフィノ］ハフノセン、ビス［ジ（ジメチルフェニル）ホスフィノ］ハフノセン、ビス［ジ（ジブチルフェニル）ホスフィノ］ハフノセン、ビス［ジ（トリメチルフェニル）ホスフィノ］ハフノセン、ビス［ジ（トリブチルフェニル）ホスフィノ］ハフノセン、ビス（ジベンジルホスフィノ）ハフノセン、ビス（ジナフチルホスフィノ）ハフノセン、
【０１１８】
２，２’−ビス（ジメチルホスフィノ）−１，１’−ビフェニル、２，２’−ビス（ジエチルホスフィノ）−１，１’−ビフェニル、２，２’−ビス（ジプロピルホスフィノ）−１，１’−ビフェニル、２，２’−ビス（ジブチルホスフィノ）−１，１’−ビフェニル、２，２’−ビス（ジペンチルホスフィノ）−１，１’−ビフェニル、２，２’−ビス（ジヘキシルホスフィノ）−１，１’−ビフェニル、２，２’−ビス（ジシクロヘキシルホスフィノ）−１，１’−ビフェニル、２，２’−ビス（ジヘプチルホスフィノ）−１，１’−ビフェニル、２，２’−ビス（ジオクチルホスフィノ）−１，１’−ビフェニル、２，２’−ビス（ジフェニルホスフィノ）−１，１’−ビフェニル、２，２’−ビス［ジ（メチルフェニル）ホスフィノ］−１，１’−ビフェニル、２，２’−ビス［ジ（ブチルフェニル）ホスフィノ］−１，１’−ビフェニル、２，２’−ビス［ジ（ジメチルフェニル）ホスフィノ］−１，１’−ビフェニル、２，２’−ビス［ジ（ジブチルフェニル）ホスフィノ］−１，１’−ビフェニル、２，２’−ビス［ジ（トリメチルフェニル）ホスフィノ］−１，１’−ビフェニル、２，２’−ビス［ジ（トリブチルフェニル）ホスフィノ］−１，１’−ビフェニル、２，２’−ビス（ジベンジルホスフィノ）−１，１’−ビフェニル、２，２’−ビス（ジナフチルホスフィノ）−１，１’−ビフェニル、２，２’−ビス［ジ（メトキシフェニル）ホスフィノ］−１，１’−ビフェニル、２，２’−ビス｛ジ［（ジメチルアミノ）フェニル］ホスフィノ｝−１，１’−ビフェニル、２，２’−ビス｛ジ［（トリフルオロメチル）フェニル］ホスフィノ｝−１，１’−ビフェニル、２，２’−ビス［ジ（ニトロフェニル）ホスフィノ］−１，１’−ビフェニル、２，２’−ビス［ジ（シアノフェニル）ホスフィノ］−１，１’−ビフェニル、２，２’−ビス［ジ（アセチルフェニル）ホスフィノ］−１，１’−ビフェニル、２，２’−ビス［ジ（ペンタフルオロフェニル）ホスフィノ］−１，１’−ビフェニル、２，２’−ビス［ジ（ジメトキシフェニル）ホスフィノ］−１，１’−ビフェニル、２，２’−ビス｛ジ［ジ（トリフルオロメチル）フェニル］ホスフィノ｝−１，１’−ビフェニル、２，２’−ビス［トリ（ジメトキシフェニル）ホスフィノ］−１，１’−ビフェニル、２，２’−ビス｛トリ［ジ（トリフルオロメチル）フェニル］ホスフィノ｝−１，１’−ビフェニル、
【０１１９】
２，２’−ビス（ジメチルホスフィノ）−１，１’−ビナフチル、２，２’−ビス（ジエチルホスフィノ）−１，１’−ビナフチル、２，２’−ビス（ジプロピルホスフィノ）−１，１’−ビナフチル、２，２’−ビス（ジブチルホスフィノ）−１，１’−ビナフチル、２，２’−ビス（ジペンチルホスフィノ）−１，１’−ビナフチル、２，２’−ビス（ジヘキシルホスフィノ）−１，１’−ビナフチル、２，２’−ビス（ジシクロヘキシルホスフィノ）−１，１’−ビナフチル、２，２’−ビス（ジヘプチルホスフィノ）−１，１’−ビナフチル、２，２’−ビス（ジオクチルホスフィノ）−１，１’−ビナフチル、２，２’−ビス（ジフェニルホスフィノ）−１，１’−ビナフチル、２，２’−ビス［ジ（メチルフェニル）ホスフィノ］−１，１’−ビナフチル、２，２’−ビス［ジ（ブチルフェニル）ホスフィノ］−１，１’−ビナフチル、２，２’−ビス［ジ（ジメチルフェニル）ホスフィノ］−１，１’−ビナフチル、２，２’−ビス［ジ（ジブチルフェニル）ホスフィノ］−１，１’−ビナフチル、２，２’−ビス［ジ（トリメチルフェニル）ホスフィノ］−１，１’−ビナフチル、２，２’−ビス［ジ（トリブチルフェニル）ホスフィノ］−１，１’−ビナフチル、２，２’−ビス（ジベンジルホスフィノ）−１，１’−ビナフチル、２，２’−ビス（ジナフチルホスフィノ）−１，１’−ビナフチル、２，２’−ビス［ジ（メトキシフェニル）ホスフィノ］−１，１’−ビナフチル、２，２’−ビス｛ジ［（ジメチルアミノ）フェニル］ホスフィノ｝−１，１’−ビナフチル、２，２’−ビス｛ジ［（トリフルオロメチル）フェニル］ホスフィノ｝−１，１’−ビナフチル、２，２’−ビス［ジ（ニトロフェニル）ホスフィノ］−１，１’−ビナフチル、２，２’−ビス［ジ（シアノフェニル）ホスフィノ］−１，１’−ビナフチル、２，２’−ビス［ジ（アセチルフェニル）ホスフィノ］−１，１’−ビナフチル、２，２’−ビス［ジ（ペンタフルオロフェニル）ホスフィノ］−１，１’−ビナフチル、２，２’−ビス［ジ（ジメトキシフェニル）ホスフィノ］−１，１’−ビナフチル、２，２’−ビス｛ジ［ジ（トリフルオロメチル）フェニル］ホスフィノ｝−１，１’−ビナフチル、２，２’−ビス［トリ（ジメトキシフェニル）ホスフィノ］−１，１’−ビナフチル、２，２’−ビス｛トリ［ジ（トリフルオロメチル）フェニル］ホスフィノ｝−１，１’−ビナフチル、
【０１２０】
ビス（ホスフォラノ）メタン（ｂｉｓ(ｐｈｏｓｐｈｏｌａｎｏ)ｍｅｔｈａｎｅ）、ビス（ホスフォラノ）エタン、ビス（ホスフォラノ）プロパン、ビス（ホスフォラノ）ブタン、ビス（ホスフォラノ）ペンタン、ビス（ホスフォラノ）ヘキサン、ビス（ホスフォラノ）シクロヘキサン、ビス（ホスフォラノ）ヘプタン、ビス（ホスフォラノ）オクタン、ビス（ホスフォラノ）ベンゼン、ビス（ホスフォラノ）ナフタレン、ビス（ホスフォラノ）フェロセン、ビス（ホスフォラノ）チタノセン、ビス（ホスフォラノ）クロモセン、ビス（ホスフォラノ）コバルトセン、ビス（ホスフォラノ）ニケロセン、ビス（ホスフォラノ）ジルコノセン、ビス（ホスフォラノ）ルテノセン、ビス（ホスフォラノ）ハフノセン、ビス（ジメチルホスフォラノ）メタン、ビス（ジメチルホスフォラノ）エタン、ビス（ジメチルホスフォラノ）プロパン、ビス（ジメチルホスフォラノ）ブタン、ビス（ジメチルホスフォラノ）ペンタン、ビス（ジメチルホスフォラノ）ヘキサン、ビス（ジメチルホスフォラノ）シクロヘキサン、ビス（ジメチルホスフォラノ）ヘプタン、ビス（ジメチルホスフォラノ）オクタン、ビス（ジメチルホスフォラノ）ベンゼン、ビス（ジメチルホスフォラノ）ナフタレン、ビス（ジメチルホスフォラノ）フェロセン、ビス（ジメチルホスフォラノ）チタノセン、ビス（ジメチルホスフォラノ）クロモセン、ビス（ジメチルホスフォラノ）コバルトセン、ビス（ジメチルホスフォラノ）ニケロセン、ビス（ジメチルホスフォラノ）ジルコノセン、ビス（ジメチルホスフォラノ）ルテノセン、ビス（ジメチルホスフォラノ）ハフノセン、ビス（ジエチルホスフォラノ）メタン、ビス（ジエチルホスフォラノ）エタン、ビス（ジエチルホスフォラノ）プロパン、ビス（ジエチルホスフォラノ）ブタン、ビス（ジエチルホスフォラノ）ペンタン、ビス（ジエチルホスフォラノ）ヘキサン、ビス（ジエチルホスフォラノ）シクロヘキサン、ビス（ジエチルホスフォラノ）ヘプタン、ビス（ジエチルホスフォラノ）オクタン、ビス（ジエチルホスフォラノ）ベンゼン、ビス（ジエチルホスフォラノ）ナフタレン、ビス（ジエチルホスフォラノ）フェロセン、ビス（ジエチルホスフォラノ）チタノセン、ビス（ジエチルホスフォラノ）クロモセン、ビス（ジエチルホスフォラノ）コバルトセン、ビス（ジエチルホスフォラノ）ニケロセン、ビス（ジエチルホスフォラノ）ジルコノセン、ビス（ジエチルホスフォラノ）ルテノセン、ビス（ジエチルホスフォラノ）ハフノセン、
【０１２１】
ビス（ジプロピルホスフォラノ）メタン、ビス（ジプロピルホスフォラノ）エタン、ビス（ジプロピルホスフォラノ）プロパン、ビス（ジプロピルホスフォラノ）ブタン、ビス（ジプロピルホスフォラノ）ペンタン、ビス（ジプロピルホスフォラノ）ヘキサン、ビス（ジプロピルホスフォラノ）シクロヘキサン、ビス（ジプロピルホスフォラノ）ヘプタン、ビス（ジプロピルホスフォラノ）オクタン、ビス（ジプロピルホスフォラノ）ベンゼン、ビス（ジプロピルホスフォラノ）ナフタレン、ビス（ジプロピルホスフォラノ）フェロセン、ビス（ジプロピルホスフォラノ）チタノセン、ビス（ジプロピルホスフォラノ）クロモセン、ビス（ジプロピルホスフォラノ）コバルトセン、ビス（ジプロピルホスフォラノ）ニケロセン、ビス（ジプロピルホスフォラノ）ジルコノセン、ビス（ジプロピルホスフォラノ）ルテノセン、ビス（ジプロピルホスフォラノ）ハフノセン、ビス（ジブチルホスフォラノ）メタン、ビス（ジブチルホスフォラノ）エタン、ビス（ジブチルホスフォラノ）プロパン、ビス（ジブチルホスフォラノ）ブタン、ビス（ジブチルホスフォラノ）ペンタン、ビス（ジブチルホスフォラノ）ヘキサン、ビス（ジブチルホスフォラノ）シクロヘキサン、ビス（ジブチルホスフォラノ）ヘプタン、ビス（ジブチルホスフォラノ）オクタン、ビス（ジブチルホスフォラノ）ベンゼン、ビス（ジブチルホスフォラノ）ナフタレン、ビス（ジブチルホスフォラノ）フェロセン、ビス（ジブチルホスフォラノ）チタノセン、ビス（ジブチルホスフォラノ）クロモセン、ビス（ジブチルホスフォラノ）コバルトセン、ビス（ジブチルホスフォラノ）ニケロセン、ビス（ジブチルホスフォラノ）ジルコノセン、ビス（ジブチルホスフォラノ）ルテノセン、ビス（ジブチルホスフォラノ）ハフノセン、ビス（ジペンチルホスフォラノ）メタン、ビス（ジペンチルホスフォラノ）エタン、ビス（ジペンチルホスフォラノ）プロパン、ビス（ジペンチルホスフォラノ）ブタン、ビス（ジペンチルホスフォラノ）ペンタン、ビス（ジペンチルホスフォラノ）ヘキサン、ビス（ジペンチルホスフォラノ）シクロヘキサン、ビス（ジペンチルホスフォラノ）ヘプタン、ビス（ジペンチルホスフォラノ）オクタン、ビス（ジペンチルホスフォラノ）ベンゼン、ビス（ジペンチルホスフォラノ）ナフタレン、ビス（ジペンチルホスフォラノ）フェロセン、ビス（ジペンチルホスフォラノ）チタノセン、ビス（ジペンチルホスフォラノ）クロモセン、ビス（ジペンチルホスフォラノ）コバルトセン、ビス（ジペンチルホスフォラノ）ニケロセン、ビス（ジペンチルホスフォラノ）ジルコノセン、ビス（ジペンチルホスフォラノ）ルテノセン、ビス（ジペンチルホスフォラノ）ハフノセン、
【０１２２】
ビス（ジシクロペンチルホスフォラノ）メタン、ビス（ジシクロペンチルホスフォラノ）エタン、ビス（ジシクロペンチルホスフォラノ）プロパン、ビス（ジシクロペンチルホスフォラノ）ブタン、ビス（ジシクロペンチルホスフォラノ）ペンタン、ビス（ジシクロペンチルホスフォラノ）ヘキサン、ビス（ジシクロペンチルホスフォラノ）シクロヘキサン、ビス（ジシクロペンチルホスフォラノ）ヘプタン、ビス（ジシクロペンチルホスフォラノ）オクタン、ビス（ジシクロペンチルホスフォラノ）ベンゼン、ビス（ジシクロペンチルホスフォラノ）ナフタレン、ビス（ジシクロペンチルホスフォラノ）フェロセン、ビス（ジシクロペンチルホスフォラノ）チタノセン、ビス（ジシクロペンチルホスフォラノ）クロモセン、ビス（ジシクロペンチルホスフォラノ）コバルトセン、ビス（ジシクロペンチルホスフォラノ）ニケロセン、ビス（ジシクロペンチルホスフォラノ）ジルコノセン、ビス（ジシクロペンチルホスフォラノ）ルテノセン、ビス（ジシクロペンチルホスフォラノ）ハフノセン、ビス（ジヘキシルホスフォラノ）メタン、ビス（ジヘキシルホスフォラノ）エタン、ビス（ジヘキシルホスフォラノ）プロパン、ビス（ジヘキシルホスフォラノ）ブタン、ビス（ジヘキシルホスフォラノ）ペンタン、ビス（ジヘキシルホスフォラノ）ヘキサン、ビス（ジヘキシルホスフォラノ）シクロヘキサン、ビス（ジヘキシルホスフォラノ）ヘプタン、ビス（ジヘキシルホスフォラノ）オクタン、ビス（ジヘキシルホスフォラノ）ベンゼン、ビス（ジヘキシルホスフォラノ）ナフタレン、ビス（ジヘキシルホスフォラノ）フェロセン、ビス（ジヘキシルホスフォラノ）チタノセン、ビス（ジヘキシルホスフォラノ）クロモセン、ビス（ジヘキシルホスフォラノ）コバルトセン、ビス（ジヘキシルホスフォラノ）ニケロセン、ビス（ジヘキシルホスフォラノ）ジルコノセン、ビス（ジヘキシルホスフォラノ）ルテノセン、ビス（ジヘキシルホスフォラノ）ハフノセン、ビス（ジシクロヘキシルホスフォラノ）メタン、ビス（ジシクロヘキシルホスフォラノ）エタン、ビス（ジシクロヘキシルホスフォラノ）プロパン、ビス（ジシクロヘキシルホスフォラノ）ブタン、ビス（ジシクロヘキシルホスフォラノ）ペンタン、ビス（ジシクロヘキシルホスフォラノ）シクロペンタン、ビス（ジシクロヘキシルホスフォラノ）ヘキサン、ビス（ジシクロヘキシルホスフォラノ）シクロヘキサン、ビス（ジシクロヘキシルホスフォラノ）ヘプタン、ビス（ジシクロヘキシルホスフォラノ）オクタン、ビス（ジシクロヘキシルホスフォラノ）ベンゼン、ビス（ジシクロヘキシルホスフォラノ）ナフタレン、ビス（ジシクロヘキシルホスフォラノ）フェロセン、ビス（ジシクロヘキシルホスフォラノ）チタノセン、ビス（ジシクロヘキシルホスフォラノ）クロモセン、ビス（ジシクロヘキシルホスフォラノ）コバルトセン、ビス（ジシクロヘキシルホスフォラノ）ニケロセン、ビス（ジシクロヘキシルホスフォラノ）ジルコノセン、ビス（ジシクロヘキシルホスフォラノ）ルテノセン、ビス（ジシクロヘキシルホスフォラノ）ハフノセン、
【０１２３】
ビス（ジフェニルホスフォラノ）メタン、ビス（ジフェニルホスフォラノ）エタン、ビス（ジフェニルホスフォラノ）プロパン、ビス（ジフェニルホスフォラノ）ブタン、ビス（ジフェニルホスフォラノ）ペンタン、ビス（ジフェニルホスフォラノ）ヘキサン、ビス（ジフェニルホスフォラノ）シクロヘキサン、ビス（ジフェニルホスフォラノ）ヘプタン、ビス（ジフェニルホスフォラノ）オクタン、ビス（ジフェニルホスフォラノ）ベンゼン、ビス（ジフェニルホスフォラノ）ナフタレン、ビス（ジフェニルホスフォラノ）フェロセン、ビス（ジフェニルホスフォラノ）チタノセン、ビス（ジフェニルホスフォラノ）クロモセン、ビス（ジフェニルホスフォラノ）コバルトセン、ビス（ジフェニルホスフォラノ）ニケロセン、ビス（ジフェニルホスフォラノ）ジルコノセン、ビス（ジフェニルホスフォラノ）ルテノセン、ビス（ジフェニルホスフォラノ）ハフノセン、ビス（ジナフチルホスフォラノ）メタン、ビス（ジナフチルホスフォラノ）エタン、ビス（ジナフチルホスフォラノ）プロパン、ビス（ジナフチルホスフォラノ）ブタン、ビス（ジナフチルホスフォラノ）ペンタン、ビス（ジナフチルホスフォラノ）ヘキサン、ビス（ジナフチルホスフォラノ）シクロヘキサン、ビス（ジナフチルホスフォラノ）ヘプタン、ビス（ジナフチルホスフォラノ）オクタン、ビス（ジナフチルホスフォラノ）ベンゼン、ビス（ジナフチルホスフォラノ）ナフタレン、ビス（ジナフチルホスフォラノ）フェロセン、ビス（ジナフチルホスフォラノ）チタノセン、ビス（ジナフチルホスフォラノ）クロモセン、ビス（ジナフチルホスフォラノ）コバルトセン、ビス（ジナフチルホスフォラノ）ニケロセン、ビス（ジナフチルホスフォラノ）ジルコノセン、ビス（ジナフチルホスフォラノ）ルテノセン、ビス（ジナフチルホスフォラノ）ハフノセン、１，１’−メチル−２，２’−ジホスフォラン、１，１’−エチル−２，２’−ジホスフォラン、１，１’−プロピル−２，２’−ジホスフォラン、１，１’−ブチル−２，２’−ジホスフォラン、１，１’−ペンチル−２，２’−ジホスフォラン、１，１’−シクロペンチル−２，２’−ジホスフォラン、１，１’−ヘキシル−２，２’−ジホスフォラン、１，１’−シクロヘキシル−２，２’−ジホスフォラン、１，１’−オクチル−２，２’−ジホスフォラン、１，１’−フェニル−２，２’−ジホスフォラン、１，１’−メチルフェニル−２，２’−ジホスフォラン、１，１’−ジメチルフェニル−２，２’−ジホスフォラン、１，１’−トリメチルフェニル−２，２’−ジホスフォラン、１，１’−ブチルフェニル−２，２’−ジホスフォラン、
【０１２４】
１，１’−ジブチルフェニル−２，２’−ジホスフォラン、１，１’−トリブチルフェニル−２，２’−ジホスフォラン、１，１’−メトキシフェニル−２，２’−ジホスフォラン、１，１’−ジメチルアミノフェニル−２，２’−ジホスフォラン、１，１’−トリフルオロメチルフェニル−２，２’−ジホスフォラン、１，１’−ニトロフェニル−２，２’−ジホスフォラン、１，１’−シアノフェニル−２，２’−ジホスフォラン、１，１’−アセチルフェニル−２，２’−ジホスフォラン、１，１’−ペンタフルオロフェニル−２，２’−ジホスフォラン、１，１’−ジメトキシフェニル−２，２’−ジホスフォラン、１，１’−ジ（トリフルオロメチル）フェニル−２，２’−ジホスフォラン、１，１’−トリメトキシフェニル−２，２’−ジホスフォラン、１，１’−トリ（トリフルオロメチル）フェニル−２，２’−ジホスフォラン。
【０１２５】
より好ましくは、三価のリン原子を２つ有する三価リン化合物は、以下の群から選ばれる、少なくとも１種の化合物である。
【０１２６】
ビス（ジメチルホスフィノ）メタン、ビス（ジエチルホスフィノ）メタン、ビス（ジブチルホスフィノ）メタン、ビス（ジシクロヘキシルホスフィノ）メタン、ビス（ジフェニルホスフィノ）メタン、ビス［ジ（メチルフェニル）ホスフィノ］メタン、ビス（ジメチルホスフィノ）エタン、ビス（ジエチルホスフィノ）エタン、ビス（ジブチルホスフィノ）エタン、ビス（ジシクロヘキシルホスフィノ）エタン、ビス（ジフェニルホスフィノ）エタン、ビス（ジメチルホスフィノ）プロパン、ビス（ジエチルホスフィノ）プロパン、ビス（ジブチルホスフィノ）プロパン、ビス（ジシクロヘキシルホスフィノ）プロパン、ビス（ジフェニルホスフィノ）プロパン、ビス（ジメチルホスフィノ）ブタン、ビス（ジエチルホスフィノ）ブタン、ビス（ジブチルホスフィノ）ブタン、ビス（ジシクロヘキシルホスフィノ）ブタン、ビス（ジフェニルホスフィノ）ブタン、ビス（ジメチルホスフィノ）シクロヘキサン、ビス（ジエチルホスフィノ）シクロヘキサン、ビス（ジブチルホスフィノ）シクロヘキサン、ビス（ジシクロヘキシルホスフィノ）シクロヘキサン、ビス（ジフェニルホスフィノ）シクロヘキサン、ビス（ジメチルホスフィノ）フェロセン、ビス（ジエチルホスフィノ）フェロセン、ビス（ジプロピルホスフィノ）フェロセン、ビス（ジブチルホスフィノ）フェロセン、ビス（ジシクロヘキシルホスフィノ）フェロセン、ビス（ジフェニルホスフィノ）フェロセン、２，２’−ビス（ジメチルホスフィノ）−１，１’−ビフェニル、２，２’−ビス（ジエチルホスフィノ）−１，１’−ビフェニル、２，２’−ビス（ジブチルホスフィノ）−１，１’−ビフェニル、２，２’−ビス（ジシクロヘキシルホスフィノ）−１，１’−ビフェニル、２，２’−ビス（ジフェニルホスフィノ）−１，１’−ビフェニル、２，２’−ビス（ジメチルホスフィノ）−１，１’−ビナフチル、２，２’−ビス（ジエチルホスフィノ）−１，１’−ビナフチル、２，２’−ビス（ジブチルホスフィノ）−１，１’−ビナフチル、２，２’−ビス（ジシクロヘキシルホスフィノ）−１，１’−ビナフチル、２，２’−ビス（ジフェニルホスフィノ）−１，１’−ビナフチル、２，２’−ビス［ジ（メチルフェニル）ホスフィノ］−１，１’−ビナフチル、２，２’−ビス［ジ（ジメチルフェニル）ホスフィノ］−１，１’−ビナフチル、２，２’−ビス［ジ（トリメチルフェニル）ホスフィノ］−１，１’−ビナフチル、
【０１２７】
ビス（ジメチルホスフォラノ）メタン、ビス（ジメチルホスフォラノ）エタン、ビス（ジメチルホスフォラノ）プロパン、ビス（ジメチルホスフォラノ）ブタン、ビス（ジメチルホスフォラノ）シクロヘキサン、ビス（ジメチルホスフォラノ）ベンゼン、ビス（ジメチルホスフォラノ）フェロセン、ビス（ジエチルホスフォラノ）メタン、ビス（ジエチルホスフォラノ）エタン、ビス（ジエチルホスフォラノ）プロパン、ビス（ジエチルホスフォラノ）ブタン、ビス（ジエチルホスフォラノ）シクロヘキサン、ビス（ジエチルホスフォラノ）ベンゼン、ビス（ジエチルホスフォラノ）フェロセン、ビス（ジプロピルホスフォラノ）メタン、ビス（ジプロピルホスフォラノ）エタン、ビス（ジプロピルホスフォラノ）プロパン、ビス（ジプロピルホスフォラノ）ブタン、ビス（ジプロピルホスフォラノ）シクロヘキサン、ビス（ジプロピルホスフォラノ）ベンゼン、ビス（ジプロピルホスフォラノ）フェロセン、ビス（ジブチルホスフォラノ）メタン、ビス（ジブチルホスフォラノ）エタン、ビス（ジブチルホスフォラノ）プロパン、ビス（ジブチルホスフォラノ）ブタン、ビス（ジブチルホスフォラノ）シクロヘキサン、ビス（ジブチルホスフォラノ）ベンゼン、ビス（ジブチルホスフォラノ）フェロセン、ビス（ジシクロヘキシルホスフォラノ）メタン、ビス（ジシクロヘキシルホスフォラノ）エタン、ビス（ジシクロヘキシルホスフォラノ）プロパン、ビス（ジシクロヘキシルホスフォラノ）ブタン、ビス（ジシクロヘキシルホスフォラノ）シクロヘキサン、ビス（ジシクロヘキシルホスフォラノ）ベンゼン、ビス（ジシクロヘキシルホスフォラノ）フェロセン、１，１’−メチル−２，２’−ジホスフォラン、１，１’−エチル−２，２’−ジホスフォラン、１，１’−ブチル−２，２’−ジホスフォラン、１，１’−シクロヘキシル−２，２’−ジホスフォラン。
【０１２８】
さらに好ましくは、三価のリン原子を２つ有する三価リン化合物は、以下の群から選ばれる、少なくとも１種の化合物である。
【０１２９】
ビス（ジシクロヘキシルホスフィノ）メタン、ビス（ジメチルホスフィノ）エタン、ビス（ジエチルホスフィノ）エタン、ビス（ジシクロヘキシルホスフィノ）エタン、ビス（ジフェニルホスフィノ）エタン、ビス（ジシクロヘキシルホスフィノ）プロパン、ビス（ジフェニルホスフィノ）プロパン、ビス（ジフェニルホスフィノ）シクロヘキサン、ビス（ジプロピルホスフィノ）フェロセン、ビス（ジブチルホスフィノ）フェロセン、ビス（ジシクロヘキシルホスフィノ）フェロセン、ビス（ジフェニルホスフィノ）フェロセン、ビス（ジメチルホスフォラノ）エタン、ビス（ジメチルホスフォラノ）フェロセン、ビス（ジエチルホスフォラノ）エタン、ビス（ジエチルホスフォラノ）ベンゼン、ビス（ジプロピルホスフォラノ）エタン、ビス（ジプロピルホスフォラノ）ベンゼン、ビス（ジプロピルホスフォラノ）フェロセン、１，１’−ブチル−２，２’−ジホスフォラン。
【０１３０】
（三価のリン原子を３つ以上有する三価リン化合物）
三価のリン原子を３つ以上有する三価リン化合物は、三価のリン原子を３つ以上含有する化合物であれば、特に限定されるものではなく、具体的には上記式（１）において、ａが３以上で表されるものが挙げられる。
【０１３１】
三価のリン原子を３つ以上有する三価リン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【０１３２】
ビス（ジメチルホスフィノメチル）メチルホスフィン、ビス（ジエチルホスフィノメチル）エチルホスフィン、ビス（ジプロピルホスフィノメチル）プロピルホスフィン、ビス（ジブチルホスフィノメチル）ブチルホスフィン、ビス（ジヘキシルホスフィノメチル）ヘキシルホスフィン、ビス（ジシクロヘキシルホスフィノメチル）シクロヘキシルホスフィン、ビス（ジフェニルホスフィノメチル）フェニルホスフィン、ビス（ジメチルホスフィノエチル）メチルホスフィン、ビス（ジエチルホスフィノエチル）エチルホスフィン、ビス（ジプロピルホスフィノエチル）プロピルホスフィン、ビス（ジブチルホスフィノエチル）ブチルホスフィン、ビス（ジヘキシルホスフィノエチル）ヘキシルホスフィン、ビス（ジシクロヘキシルホスフィノエチル）シクロヘキシルホスフィン、ビス（ジフェニルホスフィノエチル）フェニルホスフィン、ビス（ジメチルホスフィノプロピル）メチルホスフィン、ビス（ジエチルホスフィノプロピル）エチルホスフィン、ビス（ジプロピルホスフィノプロピル）プロピルホスフィン、ビス（ジブチルホスフィノプロピル）ブチルホスフィン、ビス（ジヘキシルホスフィノプロピル）ヘキシルホスフィン、ビス（ジシクロヘキシルホスフィノプロピル）シクロヘキシルホスフィン、ビス（ジフェニルホスフィノプロピル）フェニルホスフィン、ビス（ジメチルホスフィノブチル）メチルホスフィン、ビス（ジエチルホスフィノブチル）エチルホスフィン、ビス（ジプロピルホスフィノブチル）プロピルホスフィン、ビス（ジブチルホスフィノブチル）ブチルホスフィン、ビス（ジヘキシルホスフィノブチル）ヘキシルホスフィン、ビス（ジシクロヘキシルホスフィノブチル）シクロヘキシルホスフィン、ビス（ジフェニルホスフィノブチル）フェニルホスフィン、ビス（ジメチルホスフィノヘキシル）メチルホスフィン、ビス（ジエチルホスフィノヘキシル）エチルホスフィン、ビス（ジプロピルホスフィノヘキシル）プロピルホスフィン、ビス（ジブチルホスフィノヘキシル）ブチルホスフィン、ビス（ジヘキシルホスフィノヘキシル）ヘキシルホスフィン、ビス（ジシクロヘキシルホスフィノヘキシル）シクロヘキシルホスフィン、ビス（ジフェニルホスフィノヘキシル）フェニルホスフィン、
【０１３３】
ビス（ジメチルホスフィノシクロヘキシル）メチルホスフィン、ビス（ジエチルホスフィノシクロヘキシル）エチルホスフィン、ビス（ジプロピルホスフィノシクロヘキシル）プロピルホスフィン、ビス（ジブチルホスフィノシクロヘキシル）ブチルホスフィンビス（ジヘキシルホスフィノシクロヘキシル）ヘキシルホスフィン、ビス（ジシクロヘキシルホスフィノシクロヘキシル）シクロヘキシルホスフィン、ビス（ジフェニルホスフィノシクロヘキシル）フェニルホスフィン、トリス（ジメチルホスフィノ）プロパン、トリス（ジエチルホスフィノ）プロパン、トリス（ジプロピルホスフィノ）プロパン、トリス（ジブチルホスフィノ）プロパン、トリス（ジヘキシルホスフィノ）プロパン、トリス（ジシクロヘキシルホスフィノ）プロパン、トリス（ジフェニルホスフィノ）プロパン、トリス［ジ（メチルフェニル）ホスフィノ］プロパン、トリス［ジ（ブチルフェニル）ホスフィノ］プロパン、トリス［ジ（ジメチルフェニル）ホスフィノ］プロパン、トリス［ジ（ジブチルフェニル）ホスフィノ］プロパン、トリス［ジ（トリメチルフェニル）ホスフィノ］プロパン、トリス［ジ（トリブチルフェニル）ホスフィノ］プロパン、トリス（ジメチルホスフィノ）ブタン、トリス（ジエチルホスフィノ）ブタン、トリス（ジプロピルホスフィノ）ブタン、トリス（ジブチルホスフィノ）ブタン、トリス（ジヘキシルホスフィノ）ブタン、トリス（ジシクロヘキシルホスフィノ）ブタン、トリス（ジフェニルホスフィノ）ブタン、トリス［ジ（メチルフェニル）ホスフィノ］ブタン、トリス［ジ（ブチルフェニル）ホスフィノ］ブタン、トリス［ジ（ジメチルフェニル）ホスフィノ］ブタン、トリス［ジ（ジブチルフェニル）ホスフィノ］ブタン、トリス［ジ（トリメチルフェニル）ホスフィノ］ブタン、トリス［ジ（トリブチルフェニル）ホスフィノ］ブタン、トリス（ジメチルホスフィノ）ヘキサン、トリス（ジエチルホスフィノ）ヘキサン、トリス（ジプロピルホスフィノ）ヘキサン、トリス（ジブチルホスフィノ）ヘキサン、トリス（ジヘキシルホスフィノ）ヘキサン、トリス（ジシクロヘキシルホスフィノ）ヘキサン、トリス（ジフェニルホスフィノ）ヘキサン、トリス［ジ（メチルフェニル）ホスフィノ］ヘキサン、トリス［ジ（ブチルフェニル）ホスフィノ］ヘキサン、トリス［ジ（ジメチルフェニル）ホスフィノ］ヘキサン、トリス［ジ（ジブチルフェニル）ホスフィノ］ヘキサン、トリス［ジ（トリメチルフェニル）ホスフィノ］ヘキサン、トリス［ジ（トリブチルフェニル）ホスフィノ］ヘキサン、
【０１３４】
トリス（ジメチルホスフィノ）シクロヘキサン、トリス（ジエチルホスフィノ）シクロヘキサン、トリス（ジプロピルホスフィノ）シクロヘキサン、トリス（ジブチルホスフィノ）シクロヘキサン、トリス（ジヘキシルホスフィノ）シクロヘキサン、トリス（ジシクロヘキシルホスフィノ）シクロヘキサン、トリス（ジフェニルホスフィノ）シクロヘキサン、トリス［ジ（メチルフェニル）ホスフィノ］シクロヘキサン、トリス［ジ（ブチルフェニル）ホスフィノ］シクロヘキサン、トリス［ジ（ジメチルフェニル）ホスフィノ］シクロヘキサン、トリス［ジ（ジブチルフェニル）ホスフィノ］シクロヘキサン、トリス［ジ（トリメチルフェニル）ホスフィノ］シクロヘキサン、トリス［ジ（トリブチルフェニル）ホスフィノ］シクロヘキサン、トリス（ジメチルホスフィノメチル）ホスフィン、トリス（ジエチルホスフィノメチル）ホスフィン、トリス（ジプロピルホスフィノメチル）ホスフィン、トリス（ジブチルホスフィノメチル）ホスフィン、トリス（ジヘキシルホスフィノメチル）ホスフィン、トリス（ジシクロヘキシルホスフィノメチル）ホスフィン、トリス（ジフェニルホスフィノメチル）ホスフィン、トリス（ジメチルホスフィノエチル）ホスフィン、トリス（ジエチルホスフィノエチル）ホスフィン、トリス（ジプロピルホスフィノエチル）ホスフィン、トリス（ジブチルホスフィノエチル）ホスフィン、トリス（ジヘキシルホスフィノエチル）ホスフィン、トリス（ジシクロヘキシルホスフィノエチル）ホスフィン、トリス（ジフェニルホスフィノエチル）ホスフィン、トリス（ジメチルホスフィノプロピル）ホスフィン、トリス（ジエチルホスフィノプロピル）ホスフィン、トリス（ジプロピルホスフィノプロピル）ホスフィン、トリス（ジブチルホスフィノプロピル）ホスフィン、トリス（ジヘキシルホスフィノプロピル）ホスフィン、トリス（ジシクロヘキシルホスフィノプロピル）ホスフィン、トリス（ジフェニルホスフィノプロピル）ホスフィン、トリス（ジメチルホスフィノブチル）ホスフィン、トリス（ジエチルホスフィノブチル）ホスフィン、トリス（ジプロピルホスフィノブチル）ホスフィン、トリス（ジブチルホスフィノブチル）ホスフィン、トリス（ジヘキシルホスフィノブチル）ホスフィン、トリス（ジシクロヘキシルホスフィノブチル）ホスフィン、トリス（ジフェニルホスフィノブチル）ホスフィン、トリス（ジメチルホスフィノヘキシル）ホスフィン、トリス（ジエチルホスフィノヘキシル）ホスフィン、トリス（ジプロピルホスフィノヘキシル）ホスフィン、トリス（ジブチルホスフィノヘキシル）ホスフィン、トリス（ジヘキシルホスフィノヘキシル）ホスフィン、トリス（ジシクロヘキシルホスフィノヘキシル）ホスフィン、トリス（ジフェニルホスフィノヘキシル）ホスフィン、
【０１３５】
トリス（ジメチルホスフィノシクロヘキシル）ホスフィン、トリス（ジエチルホスフィノシクロヘキシル）ホスフィン、トリス（ジプロピルホスフィノシクロヘキシル）ホスフィン、トリス（ジブチルホスフィノシクロヘキシル）ホスフィン、トリス（ジヘキシルホスフィノシクロヘキシル）ホスフィン、トリス（ジシクロヘキシルホスフィノシクロヘキシル）ホスフィン、トリス（ジフェニルホスフィノシクロヘキシル）ホスフィン、テトラキス（ジメチルホスフィノ）ブタン、テトラキス（ジエチルホスフィノ）ブタン、テトラキス（ジプロピルホスフィノ）ブタン、テトラキス（ジブチルホスフィノ）ブタン、テトラキス（ジヘキシルホスフィノ）ブタン、テトラキス（ジシクロヘキシルホスフィノ）ブタン、テトラキス（ジフェニルホスフィノ）ブタン、テトラキス［ジ（メチルフェニル）ホスフィノ］ブタン、テトラキス［ジ（ブチルフェニル）ホスフィノ］ブタン、テトラキス［ジ（ジメチルフェニル）ホスフィノ］ブタン、テトラキス［ジ（ジブチルフェニル）ホスフィノ］ブタン、テトラキス［ジ（トリメチルフェニル）ホスフィノ］ブタン、テトラキス［ジ（トリブチルフェニル）ホスフィノ］ブタン、テトラキス（ジメチルホスフィノ）ヘキサン、テトラキス（ジエチルホスフィノ）ヘキサン、テトラキス（ジプロピルホスフィノ）ヘキサン、テトラキス（ジブチルホスフィノ）ヘキサン、テトラキス（ジヘキシルホスフィノ）ヘキサン、テトラキス（ジシクロヘキシルホスフィノ）ヘキサン、テトラキス（ジフェニルホスフィノ）ヘキサン、テトラキス［ジ（メチルフェニル）ホスフィノ］ヘキサン、テトラキス［ジ（ブチルフェニル）ホスフィノ］ヘキサン、テトラキス［ジ（ジメチルフェニル）ホスフィノ］ヘキサン、テトラキス［ジ（ジブチルフェニル）ホスフィノ］ヘキサン、テトラキス［ジ（トリメチルフェニル）ホスフィノ］ヘキサン、テトラキス［ジ（トリブチルフェニル）ホスフィノ］ヘキサン、テトラキス（ジメチルホスフィノ）シクロヘキサン、テトラキス（ジエチルホスフィノ）シクロヘキサン、テトラキス（ジプロピルホスフィノ）シクロヘキサン、テトラキス（ジブチルホスフィノ）シクロヘキサン、テトラキス（ジヘキシルホスフィノ）シクロヘキサン、テトラキス（ジシクロヘキシルホスフィノ）シクロヘキサン、テトラキス（ジフェニルホスフィノ）シクロヘキサン、テトラキス［ジ（メチルフェニル）ホスフィノ］シクロヘキサン、テトラキス［ジ（ブチルフェニル）ホスフィノ］シクロヘキサン、テトラキス［ジ（ジメチルフェニル）ホスフィノ］シクロヘキサン、テトラキス［ジ（ジブチルフェニル）ホスフィノ］シクロヘキサン、テトラキス［ジ（トリメチルフェニル）ホスフィノ］シクロヘキサン、テトラキス［ジ（トリブチルフェニル）ホスフィノ］シクロヘキサン。
【０１３６】
より好ましくは、三価のリン原子を３つ以上有する三価リン化合物は、以下の群から選ばれる、少なくとも１種の化合物である。
【０１３７】
ビス（ジメチルホスフィノエチル）メチルホスフィン、ビス（ジエチルホスフィノエチル）エチルホスフィン、ビス（ジプロピルホスフィノエチル）プロピルホスフィン、ビス（ジブチルホスフィノエチル）ブチルホスフィン、ビス（ジヘキシルホスフィノエチル）ヘキシルホスフィン、ビス（ジシクロヘキシルホスフィノエチル）シクロヘキシルホスフィン、ビス（ジフェニルホスフィノエチル）フェニルホスフィン、ビス（ジメチルホスフィノプロピル）メチルホスフィン、ビス（ジエチルホスフィノプロピル）エチルホスフィン、ビス（ジプロピルホスフィノプロピル）プロピルホスフィン、ビス（ジブチルホスフィノプロピル）ブチルホスフィン、ビス（ジヘキシルホスフィノプロピル）ヘキシルホスフィン、ビス（ジシクロヘキシルホスフィノプロピル）シクロヘキシルホスフィン、ビス（ジフェニルホスフィノプロピル）フェニルホスフィン、ビス（ジメチルホスフィノブチル）メチルホスフィン、ビス（ジエチルホスフィノブチル）エチルホスフィン、ビス（ジプロピルホスフィノブチル）プロピルホスフィン、ビス（ジブチルホスフィノブチル）ブチルホスフィン、ビス（ジヘキシルホスフィノブチル）ヘキシルホスフィン、ビス（ジシクロヘキシルホスフィノブチル）シクロヘキシルホスフィン、ビス（ジフェニルホスフィノブチル）フェニルホスフィン、
【０１３８】
トリス（ジメチルホスフィノメチル）ホスフィン、トリス（ジエチルホスフィノメチル）ホスフィン、トリス（ジプロピルホスフィノメチル）ホスフィン、トリス（ジブチルホスフィノメチル）ホスフィン、トリス（ジヘキシルホスフィノメチル）ホスフィン、トリス（ジシクロヘキシルホスフィノメチル）ホスフィン、トリス（ジフェニルホスフィノメチル）ホスフィン、トリス（ジメチルホスフィノエチル）ホスフィン、トリス（ジエチルホスフィノエチル）ホスフィン、トリス（ジプロピルホスフィノエチル）ホスフィン、トリス（ジブチルホスフィノエチル）ホスフィン、トリス（ジヘキシルホスフィノエチル）ホスフィン、トリス（ジシクロヘキシルホスフィノエチル）ホスフィン、トリス（ジフェニルホスフィノエチル）ホスフィン、トリス（ジメチルホスフィノプロピル）ホスフィン、トリス（ジエチルホスフィノプロピル）ホスフィン、トリス（ジプロピルホスフィノプロピル）ホスフィン、トリス（ジブチルホスフィノプロピル）ホスフィン、トリス（ジヘキシルホスフィノプロピル）ホスフィン、トリス（ジシクロヘキシルホスフィノプロピル）ホスフィン、トリス（ジフェニルホスフィノプロピル）ホスフィン、トリス（ジメチルホスフィノブチル）ホスフィン、トリス（ジエチルホスフィノブチル）ホスフィン、トリス（ジプロピルホスフィノブチル）ホスフィン、トリス（ジブチルホスフィノブチル）ホスフィン、トリス（ジヘキシルホスフィノブチル）ホスフィン、トリス（ジシクロヘキシルホスフィノブチル）ホスフィン、トリス（ジフェニルホスフィノブチル）ホスフィン。
【０１３９】
さらに好ましくは、三価のリン原子を３つ以上有する三価リン化合物は、以下の群から選ばれる、少なくとも１種の化合物である。
【０１４０】
ビス（ジエチルホスフィノエチル）エチルホスフィン、ビス（ジプロピルホスフィノエチル）プロピルホスフィン、ビス（ジブチルホスフィノエチル）ブチルホスフィン、ビス（ジシクロヘキシルホスフィノエチル）シクロヘキシルホスフィン、ビス（ジフェニルホスフィノエチル）フェニルホスフィン、トリス（ジエチルホスフィノエチル）ホスフィン、トリス（ジプロピルホスフィノエチル）ホスフィン、トリス（ジブチルホスフィノエチル）ホスフィン、トリス（ジシクロヘキシルホスフィノエチル）ホスフィン、トリス（ジフェニルホスフィノエチル）ホスフィン。
【０１４１】
（成分（Ａ−３）：ケトン化合物）
本実施形態の成分（Ａ−３）は、ケトン基を分子内に１つ以上含有するケトン化合物である。成分（Ａ−３）として、１種のケトン化合物を単独で用いてもよいし、複数種のケトン化合物を組み合わせて用いてもよい。
【０１４２】
（Ａ−３）ケトン化合物は、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、下記式（２）、（３）、又は（４）で表される化合物が好ましい。
【０１４３】
【化８】
2013015174.tif 000009
【０１４４】
式中、ａ、ｃ、ｄ及びｆは、それぞれ独立に１以上の数を示し、ｂ及びｅは、それぞれ独立に２以上の数を示す。
Ｒ１１及びＲ１２は、それぞれ独立に、炭素数１〜２０の鎖状、分岐状若しくは環状の脂肪族炭化水素基又は置換若しくは無置換の芳香族炭化水素基を示す。
Ｒ１３は、水素又は炭素数１〜２０の鎖状、分岐状、環状の脂肪族又は置換若しくは無置換の芳香族炭化水素基を示す。
Ｒ１１、Ｒ１２、及びＲ１３は、互いに連結されていてもよい。
Ｒ１４及びＲ１５は、それぞれ独立に、炭素数１〜２０の鎖状、分岐状若しくは環状の脂肪族炭化水素基又は置換若しくは無置換の芳香族炭化水素基を示す。
Ｒ１５同士は、同一でも異なっていてもよい。
Ｒ１４、Ｒ１５及びＲ１５同士は、連結されていてもよい。
Ｒ１６、Ｒ１７及びＲ１８は、それぞれ独立に、炭素数１〜２０の鎖状、分岐状若しくは環状の脂肪族炭化水素基又は置換若しくは無置換の芳香族炭化水素基を示す。
Ｒ１６及びＲ１８同士は、同一でも異なっていてもよい。
Ｒ１６、Ｒ１７又はＲ１８とＲ１６又はＲ１８とは、互いに連結されていてもよい。
【０１４５】
上記式（３）は、上記式（２）においてａが２以上であって、Ｒ１２が存在しない場合を示す。
【０１４６】
式（２）において、ａが１、Ｒ１１がＣＨ３、Ｒ１２がＣＨ２、Ｒ１３がＨである場合、アセトンとなる。また、式（２）において、ａが２、Ｒ１１がＣＨ３、Ｒ１２がＣＨ２ＣＨ２、Ｒ１３がＨである場合、２，５−ヘプタンジオンとなる。さらに、式（２）において、ａが３、Ｒ１１がＣＨ３、Ｒ１２がＣＨ２、Ｒ１３がＨである場合、２，４，６−ヘプタントリオンとなる。
【０１４７】
式（３）において、ｂが２、ｃが１、Ｒ１４がＣＨ３、Ｒ１５がＣＨ３である場合、２，３−ブタンジオンとなる。
【０１４８】
（Ａ−３）ケトン化合物の炭素数は、（Ｃ）エピスルフィド化合物を重合する際、副反応をより抑制できる傾向にある、及び／又は、室温下で組成物を調整する際、（Ｃ）エピスルフィド化合物の重合をより抑制でき、組成物の安定性がより向上する傾向にあることから、３以上であることが好ましい。蒸気圧が高くなり、取り扱い性が向上する傾向にあることから、炭素数は４以上であることがより好ましい。同様の観点から、炭素数は６以上であることがさらに好ましい。
【０１４９】
（Ａ−３）ケトン化合物の炭素数は、入手が容易となり、組成物としてのコストをより抑制でき、経済性に優れる傾向にあることから、３１以下であることが好ましい。同様の観点から、炭素数は２０以下であることが好ましい。組成物を調整する際、未溶解物の残留をより抑制でき、均一性により優れた組成物が得られる傾向にあることから、炭素数は１４以下であることがさらに好ましい。同様の観点から、炭素数は１２以下であることが特に好ましい。
【０１５０】
（Ａ−３）ケトン化合物のケトン基の数は、室温下で組成物を調整する際、（Ｃ）エピスルフィド化合物の重合をより抑制でき、組成物の安定性がより向上する傾向になることから、１以上であることが好ましい。同様の観点から、ケトン基の数は、２以上であることがより好ましい。
【０１５１】
（Ａ−３）ケトン化合物のケトン基の数は、入手が容易となり、組成物としてのコストをより抑制でき、経済性に優れる傾向にあることから８以下であることが好ましい。同様の観点から、ケトン基の数は６以下であることがより好ましい。組成物を調整する際、未溶解物の残留を抑制でき、均一性に優れた組成物が得られる傾向にあることから、ケトン基の数は、４以下であることがさらに好ましい。同様の観点から、ケトン基の数は３以下であることが特に好ましい。
【０１５２】
（Ａ）ケトン化合物を具体的に例示するならば、単官能ケトン化合物、２官能ケトン化合物、多官能ケトン化合物、ポリケトン化合物等が挙げられる。これらは単独で用いても、複数を組み合わせて用いてもよい。
【０１５３】
（単官能ケトン化合物）
本実施形態に係る単官能ケトン化合物は、ケトン基を１つ有する化合物であれば、特に限定されない。
【０１５４】
単官能ケトン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【０１５５】
アセトン、２−ブタノン、メチルブタノン、ジメチルブタノン、２−ペンタノン、３−ペンタノン、メチルペンタノン、ジメチルペンタノン、２−ヘキサノン、３−ヘキサノン、メチルヘキサノン、エチルヘキサノン、ジメチルヘキサノン、プロピルヘキサノン、イソプロピルヘキサノン、エチルメチルヘキサノン、エチルジメチルヘキサノン、２−ヘプタノン、３−ヘプタノン、４−ヘプタノン、メチルヘプタノン、エチルヘプタノン、ジメチルヘプタノン、プロピルヘプタノン、イソプロピルヘプタノン、エチルメチルヘプタノン、２−オクタノン、３−オクタノン、４−オクタノン、メチルオクタノン、エチルオクタノン、ジメチルオクタノン、２−ノナノン、３−ノナノン、４−ノナノン、５−ノナノン、メチルノナノン、２−デカノン、３−デカノン、４−デカノン、５−デカノン、２−ウンデカノン、３−ウンデカノン、４−ウンデカノン、５−ウンデカノン、６−ウンデカノン、２−ドデカノン、３−ドデカノン、４−ドデカノン、５−ドデカノン、６−ドデカノン、２−トリデカノン、３−トリデカノン、４−トリデカノン、５−トリデカノン、６−トリデカノン、７−トリデカノン、ジエチルトリデカノン、２−テトラデカノン、３−テトラデカノン、４−テトラデカノン、５−テトラデカノン、６−テトラデカノン、７−テトラデカノン、１−［１，１’−ビフェニル］−４−イル−２−シクロヘキサンエタノン、１−（４’−メチル［１，１’−ビフェニル］−４−イル）−１−オクタデカノン、
【０１５６】
アセトフェノン、メチルアセトフェノン、エチルアセトフェノン、プロピオフェノン、メチルプロピオフェノン、エチルプロピオフェノン、ブチロフェノン、メチルブチロフェノン、エチルブチロフェノン、イソブチロフェノン、メチルイソブチロフェノン、エチルイソブチロフェノン、ｔｅｒｔ−ブチルフェニルケトン、ｔｅｒｔ−ブチル−メチルフェニルケトン、ｔｅｒｔ−ブチル−エチルフェニルケトン、ｓｅｃ−ブチルフェニルケトン、ｓｅｃ−ブチル−メチルフェニルケトン、ｓｅｃ−ブチル−エチルフェニルケトン、バレロフェノン、メチルバレロフェノン、エチルバレロフェノン、イソペンチルフェニルケトン、イソペンチル（メチルフェニル）ケトン、イソペンチル（エチルフェニル）ケトン、ネオペンチルフェニルケトン、ネオペンチル（メチルフェニル）ケトン、ネオペンチル（エチルフェニル）ケトン、ヘキサノフェノン、メチルヘキサノフェノン、エチルヘキサノフェノン、ヘプタノフェノン、メチルヘプタノフェノン、エチルヘプタノフェノン、オクタノフェノン、メチルオクタノフェノン、エチルオクタノフェノン、ノナノフェノン、メチルノナノフェノン、エチルノナノフェノン、デカノフェノン、メチルデカノフェノン、エチルデカノフェノン、ウンデカフェノン、メチルウンデカノフェノン、エチルウンデカノフェノン、ドデカノフェノン、メチルドデカノフェノン、エチルドデカノフェノン
【０１５７】
アセトナフトン、メチルアセトナフトン、プロピオナフトン、メチルプロピオナフトン、ｔｅｒｔ−ブチルナフチルケトン、ｔｅｒｔ−ブチル−（メチルナフチル）ケトン、ｓｅｃ−ブチルナフチルケトン、ｓｅｃ−ブチル−（メチルナフチル）ケトン、イソブチロナフトン、メチルイソブチロナフトン、ブチロナフトン、メチルブチロナフトン、バレロナフトン、メチルバレロナフトン、イソペンチルナフチルケトン、イソペンチル（メチルナフチル）ケトン、ネオペンチルナフチルケトン、ネオペンチル（メチルナフチル）ケトン、ヘキサノナフトン、メチルヘキサノナフトン、ヘプタノナフトン、メチルヘプタノナフトン、オクタノナフトン、メチルオクタノナフトン、ノナノナフトン、メチルノナノナフトン、デカノナフトン、メチルデカノナフトン、ウンデカナフトン、メチルウンデカノナフトン、ドデカナフトン、メチルドデカノナフトン、ナフチルフェニルケトン、アセチルフェナントレン、アセチルアントラセン、アセチルピレン、ベンゾ［ａ］フルオレノン、４Ｈ−シクロペンタ［ｄｅｆ］フェナントレン−４−オン、５−アセチル−１，２−ジヒドロアセナフチレン、３，３，５，５，８，８−ペンタメチルオクタヒドロ−２（１Ｈ）−ナフタレノン、
【０１５８】
シクロプロパノン、メチルシクロプロパノン、ジメチルシクロプロパノン、トリメチルシクロプロパノン、テトラメチルシクロプロパノン、エチルシクロプロパノン、ジエチルシクロプロパノン、トリエチルシクロプロパノン、テトラエチルシクロプロパノン、フェニルシクロプロパノン、ジフェニルシクロプロパノン、トリフェニルシクロプロパノン、テトラフェニルシクロプロパノン、エチルメチルシクロプロパノン、ジエチルメチルシクロプロパノン、テトラエチルシクロプロパノン、ジエチルジメチルシクロプロパノン、シクロブタノン、メチルシクロブタノン、エチルシクロブタノン、フェニルシクロブタノン、ジメチルシクロブタノン、トリメチルシクロブタノン、テトラメチルシクロブタノン、ペンタメチルシクロブタノン、ヘキサメチルシクロブタノン、ジエチルシクロブタノン、トリエチルシクロブタノン、トリエチルシクロブタノン、テトラエチルシクロブタノン、ペンタエチルシクロブタノン、ヘキサエチルシクロブタノン、ジフェニルシクロブタノン、トリフェニルシクロブタノン、テトラフェニルシクロブタノン、ペンタフェニルシクロブタノン、ヘキサフェニルシクロブタノン、シクロペンタノン、メチルシクロペンタノン、エチルシクロペンタノン、フェニルシクロペンタノン、ジメチルシクロペンタノン、トリメチルシクロペンタノン、テトラメチルシクロペンタノン、ペンタメチルシクロペンタノン、ヘキサメチルシクロペンタノン、ヘプタメチルシクロペンタノン、ジエチルシクロペンタノン、トリエチルシクロペンタノン、テトラエチルシクロペンタノン、ペンタエチルシクロペンタノン、ヘキサエチルシクロペンタノン、ヘプタエチルシクロペンタノン、オクタエチルシクロペンタノン、ジフェニルシクロペンタノン、トリフェニルシクロペンタノン、テトラフェニルシクロペンタノン、ペンタフェニルシクロペンタノン、ヘキサフェニルシクロペンタノン、ヘプタフェニルシクロペンタノン、オクタフェニルシクロペンタノン、
【０１５９】
シクロヘキサノン、メチルシクロヘキサノン、ジメチルシクロヘキサノン、トリメチルシクロヘキサノン、テトラメチルシクロヘキサノン、ペンタメチルシクロヘキサノン、ヘキサメチルシクロヘキサノン、ヘプタメチルシクロヘキサノン、オクタメチルシクロヘキサノン、ノナメチルシクロヘキサノン、デカメチルシクロヘキサノン、エチルシクロヘキサノン、ジエチルシクロヘキサノン、トリエチルシクロヘキサノン、テトラエチルシクロヘキサノン、ペンタエチルシクロヘキサノン、ヘキサエチルシクロヘキサノン、ヘプタエチルシクロヘキサノン、オクタエチルシクロヘキサノン、ノナエチルシクロヘキサノン、デカエチルシクロヘキサノン、フェニルシクロヘキサノン、ジフェニルシクロヘキサノン、トリフェニルシクロヘキサノン、テトラフェニルシクロヘキサノン、ペンタフェニルシクロヘキサノン、ヘキサフェニルシクロヘキサノン、ヘプタフェニルシクロヘキサノン、オクタフェニルシクロヘキサノン、ノナフェニルシクロヘキサノン、デカフェニルシクロヘキサノン、シクロヘプタノン、プロピルシクロヘキサノン、ブチルシクロヘキサノン、ペンチルシクロヘキサノン、ヘキシルシクロヘキサノン、メチルシクロヘプタノン、ジメチルシクロヘプタノン、エチルシクロヘプタノン、ジエチルシクロヘプタノン、フェニルシクロヘプタノン、ジフェニルシクロヘプタノン、シクロオクタノン、メチルシクロオクタノン、ジメチルシクロオクタノン、エチルシクロオクタノン、ジエチルシクロオクタノン、フェニルシクロオクタノン、ジフェニルシクロオクタノン、シクロノナノン、メチルシクロノナノン、ジメチルシクロノナノン、エチルシクロノナノン、ジエチルシクロノナノン、フェニルシクロノナノン、ジフェニルシクロノナノン、シクロデカノン、メチルシクロデカノン、ジメチルシクロデカノン、エチルシクロデカノン、ジエチルシクロデカノン、フェニルシクロデカノン、ジフェニルシクロデカノン、シクロウンデカノン、シクロドデカノン、シクロトリデカノン、シクロテトラデカノン、デカロン、アダマンタノン、アダマンチルメチルケトン、ノルボルナノン、ビシクロ［２．２．２．］オクタン−１−オン。
【０１６０】
より好ましくは、単官能ケトン化合物は、以下の群から選ばれる少なくとも１種の化合物である。
【０１６１】
アセトン、２−ブタノン、メチルブタノン、ジメチルブタノン、２−ペンタノン、３−ペンタノン、メチルペンタノン、２−ヘキサノン、３−ヘキサノン、２−ヘプタノン、３−ヘプタノン、４−ヘプタノン、２−オクタノン、３−オクタノン、４−オクタノン、２−ノナノン、３−ノナノン、４−ノナノン、５−ノナノン、２−デカノン、３−デカノン、４−デカノン、５−デカノン、２−ウンデカノン、３−ウンデカノン、４−ウンデカノン、５−ウンデカノン、６−ウンデカノン、２−ドデカノン、３−ドデカノン、４−ドデカノン、５−ドデカノン、６−ドデカノン、２−トリデカノン、３−トリデカノン、４−トリデカノン、５−トリデカノン、６−トリデカノン、７−トリデカノン、ジエチルトリデカノン、２−テトラデカノン、３−テトラデカノン、４−テトラデカノン、５−テトラデカノン、６−テトラデカノン、７−テトラデカノン、１−［１，１’−ビフェニル］−４−イル−２−シクロヘキサンエタノン、１−（４’−メチル［１，１’−ビフェニル］−４−イル）−１−オクタデカノン、アセトフェノン、プロピオフェノン、ブチロフェノン、イソブチロフェノン、ｔｅｒｔ−ブチルフェニルケトン、バレロフェノン、イソペンチルフェニルケトン、ネオペンチルフェニルケトン、ヘキサノフェノン、ヘプタノフェノン、オクタノフェノン、ノナノフェノン、デカノフェノン、ウンデカフェノン、ドデカノフェノン、
【０１６２】
アセトナフトン、プロピオナフトン、ｔｅｒｔ−ブチルナフチルケトン、ｓｅｃ−ブチルナフチルケトン、イソブチロナフトン、ブチロナフトン、バレロナフトン、イソペンチルナフチルケトン、ネオペンチルナフチルケトン、ヘキサノナフトン、ヘプタノナフトン、オクタノナフトン、ナフチルフェニルケトン、アセチルフェナントレン、アセチルアントラセン、ベンゾ［ａ］フルオレノン、４Ｈ−シクロペンタ［ｄｅｆ］フェナントレン−４−オン、５−アセチル−１，２−ジヒドロアセナフチレン、３，３，５，５，８，８−ペンタメチルオクタヒドロ−２（１Ｈ）−ナフタレノン、シクロプロパノン、シクロブタノン、シクロペンタノン、シクロヘキサノン、シクロヘプタノン、ブチルシクロヘキサノン、シクロオクタノン、シクロノナノン、シクロデカノン、シクロウンデカノン、シクロドデカノン、シクロトリデカノン、シクロテトラデカノン、デカロン、アダマンタノン、アダマンチルメチルケトン、ノルボルナノン、ビシクロ［２．２．２．］オクタン−１−オン。
【０１６３】
さらに好ましくは、単官能ケトン化合物は、以下の群から選ばれる少なくとも１種の化合物である。
【０１６４】
ジメチルブタノン、メチルペンタノン、２−ヘキサノン、３−ヘキサノン、３−ヘプタノン、２−オクタノン、３−オクタノン、２−ノナノン、３−ノナノン、５−ノナノン、２−デカノン、２−ウンデカノン、６−ウンデカノン、２−ドデカノン、５−ドデカノン、２−トリデカノン、７−トリデカノン、ジエチルトリデカノン、アセトフェノン、プロピオフェノン、ブチロフェノン、イソブチロフェノン、ｔｅｒｔ−ブチルフェニルケトン、バレロフェノン、イソペンチルフェニルケトン、ネオペンチルフェニルケトン、ヘキサノフェノン、ヘプタノフェノン、オクタノフェノン、ノナノフェノン、デカノフェノン、ウンデカフェノン、ドデカノフェノン、アセトナフトン、ナフチルフェニルケトン、アセチルフェナントレン、シクロヘキサノン、ブチルシクロヘキサノン、シクロオクタノン、シクロノナノン、シクロデカノン、シクロドデカノン、ビシクロ［２．２．２．］オクタン−１−オン。
【０１６５】
（２官能ケトン化合物）
本実施形態に係る２官能ケトン化合物は、ケトン基を２つ有し、かつ、該ケトン基同士が隣接していない化合物であれば、特に限定されるものではない。
【０１６６】
２官能ケトン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【０１６７】
２，４−ペンタンジオン、メチル−２，４−ペンタンジオン、ジメチル−２，４−ペンタンジオン、エチル−２，４−ペンタンジオン、ジエチル−２，４−ペンタンジオン、エチルメチル−２，４−ペンタンジオン、２，４−ヘキサンジオン、メチル−２，４−ヘキサンジオン、ジメチル−２，４−ヘキサンジオン、エチル−２，４−ヘキサンジオン、ジエチル−２，４−ヘキサンジオン、エチルメチル−２，４−ヘキサンジオン、エチルジメチル−２，４−ヘキサンジオン、ジエチルメチル−２，４−ヘキサンジオン、ジエチルジメチル−２，４−ヘキサンジオン、２，５−ヘキサンジオン、メチル−２，５−ヘキサンジオン、エチル−２，５−ヘキサンジオン、ジメチル−２，５−ヘキサンジオン、エチルメチル−２，５−ヘキサンジオン、ジエチル−２，５−ヘキサンジオン、トリメチル−２，５−ヘキサンジオン、エチルジメチル−２，５−ヘキサンジオン、ジエチルメチル−２，５−ヘキサンジオン、トリエチル−２，５−ヘキサンジオン、テトラメチル−２，５−ヘキサンジオン、エチルトリメチル−２，５−ヘキサンジオン、ジエチルジメチル−２，５−ヘキサンジオン、トリエチルメチル−２，５−ヘキサンジオン、テトラエチル−２，５−ヘキサンジオン、２，４−ヘプタンジオン、２，５−ヘプタンジオン、２，６−ヘプタンジオン、３，５−ヘプタンジオン、ジメチル−２，４−ヘプタンジオン、エチルメチル−２，４−ヘプタンジオン、ジエチル−２，４−ヘプタンジオン、ジメチル−２，５−ヘプタンジオン、エチルメチル−２，５−ヘプタンジオン、ジエチル−２，５−ヘプタンジオン、メチル−３，５−ヘプタンジオン、エチル−３，５−ヘプタンジオン、ジメチル−３，５−ヘプタンジオン、エチルメチル−３，５−ヘプタンジオン、ジエチル−３，５−ヘプタンジオン、２，４−オクタンジオン、メチル−２，４−オクタンジオン、エチル−２，４−オクタンジオン、ジメチル−２，４−オクタンジオン、エチルメチル−２，４−オクタンジオン、ジエチル−２，４−オクタンジオン、
【０１６８】
２，５−オクタンジオン、メチル−２，５−オクタンジオン、ジメチル−２，５−オクタンジオン、エチルメチル−２，５−オクタンジオン、ジエチル−２，５−オクタンジオン、２，６−オクタンジオン、メチル−２，６−オクタンジオン、エチル−２，６−オクタンジオン、ジメチル−２，６−オクタンジオン、エチルメチル−２，６−オクタンジオン、ジエチル−２，６−オクタンジオン、２，７−オクタンジオン、メチル−２，７−オクタンジオン、エチル−２，７−オクタンジオン、ジメチル−２，７−オクタンジオン、エチルメチル−２，７−オクタンジオン、ジエチル−２，７−オクタンジオン、３，５−オクタンジオン、メチル−３，５−オクタンジオン、エチル−３，５−オクタンジオン、ジメチル−３，５−オクタンジオン、エチルメチル−３，５−オクタンジオン、ジエチル−３，５−オクタンジオン、３，６−オクタンジオン、メチル−３，６−オクタンジオン、エチル−３，６−オクタンジオン、ジメチル−３，６−オクタンジオン、エチルメチル−３，６−オクタンジオン、ジエチル−３，６−オクタンジオン、２，４−ノナンジオン、２，５−ノナンジオン、２，６−ノナンジオン、２，７−ノナンジオン、２，８−ノナンジオン、３，５−ノナンジオン、３，６−ノナンジオン、３，７−ノナンジオン、３，８−ノナンジオン、４，６−ノナンジオン、４，７−ノナンジオン、２，４−デカンジオン、２，５−デカンジオン、２，６−デカンジオン、２，７−デカンジオン、２，８−デカンジオン、２，９−デカンジオン、３，５−デカンジオン、３，６−デカンジオン、３，７−デカンジオン、３，８−デカンジオン、４，６−デカンジオン、４，７−デカンジオン、２，４−ウンデカンジオン、２，５−ウンデカンジオン、２，６−ウンデカンジオン、２，７−ウンデカンジオン、２，８−ウンデカンジオン、２，９−ウンデカンジオン、２，１０−ウンデカンジオン、３，５−ウンデカンジオン、３，６−ウンデカンジオン、３，７−ウンデカンジオン、３，８−ウンデカンジオン、３，９−ウンデカンジオン、４，６−ウンデカンジオン、４，７−ウンデカンジオン、４，８−ウンデカンジオン、５，７−ウンデカンジオン、１，３−シクロブタンジオン、メチル−１，３−シクロブタンジオン、ジメチル−１，３−シクロブタンジオン、トリメチル−１，３−シクロブタンジオン、テトラメチルシクロブタンジオン、エチルメチル−１，３−シクロブタンジオン、ジエチルメチル−１，３−シクロブタンジオン、トリエチルメチル−１，３−シクロブタンジオン、エチル−１，３−シクロブタンジオン、ジエチル−１，３−シクロブタンジオン、トリエチル−１，３−シクロブタンジオン、テトラエチル−１，３−シクロブタンジオン、
【０１６９】
１，３−シクロペンタンジオン、メチル−１，３−シクロペンタンジオン、エチル−１，３−シクロペンタンジオン、ジメチル−１，３−シクロペンタンジオン、エチル−２−メチル−１，３−シクロペンタンジオン、エチルメチル−１，３−シクロペンタンジオン、ジエチル−１，３−シクロペンタンジオン、トリメチル−１，３−シクロペンタンジオン、テトラメチル−１，３−シクロペンタンジオン、ペンタメチル−１，３−シクロペンタンジオン、ヘキサメチル−１，３−シクロペンタンジオン、トリエチル−１，３−シクロペンタンジオン、テトラエチル−１，３−シクロペンタンジオン、ペンタエチル−１，３−シクロペンタンジオン、ヘキサエチル−１，３−シクロペンタンジオン、１，３−シクロヘキサンジオン、メチル−１，３−シクロヘキサンジオン、エチル−１，３−シクロヘキサンジオン、ジメチル−１，３−シクロヘキサンジオン、エチルメチル−１，３−シクロヘキサンジオン、ジエチル−１，３−シクロヘキサンジオン、トリメチル−１，３−シクロヘキサンジオン、テトラメチル−１，３−シクロヘキサンジオン、ペンタメチル−１，３−シクロヘキサンジオン、ヘキサメチル−１，３−シクロヘキサンジオン、ヘプタメチル−１，３−シクロヘキサンジオン、オクタメチル−１，３−シクロヘキサンジオン、トリエチル−１，３−シクロヘキサンジオン、テトラエチル−１，３−シクロヘキサンジオン、ペンタエチル−１，３−シクロヘキサンジオン、ヘキサエチル−１，３−シクロヘキサンジオン、ヘプタエチル−１，３−シクロヘキサンジオン、オクタエチル−１，３−シクロヘキサンジオン、１，４−シクロヘキサンジオン、メチル−１，４−シクロヘキサンジオン、エチル−１，４−シクロヘキサンジオン、ジメチル-−１，４−シクロヘキサンジオン、エチルメチル−１，４−シクロヘキサンジオン、ジエチル-−１，４−シクロヘキサンジオン、トリメチル−１，４−シクロヘキサンジオン、テトラメチル−１，４−シクロヘキサンジオン、ペンタメチル−１，４−シクロヘキサンジオン、ヘキサメチル−１，４−シクロヘキサンジオン、ヘプタメチル−１，４−シクロヘキサンジオン、オクタメチル−１，４−シクロヘキサンジオン、トリエチル−１，４−シクロヘキサンジオン、テトラエチル−１，４−シクロヘキサンジオン、ペンタエチル−１，４−シクロヘキサンジオン、ヘキサエチル-−１，４−シクロヘキサンジオン、ヘプタエチル−１，４−シクロヘキサンジオン、オクタエチル−１，４−シクロヘキサンジオン、
【０１７０】
１，３−シクロヘプタンジオン、メチル−１，３−シクロヘプタンジオン、エチル−１，３−シクロヘプタンジオン、ジメチル−１，３−シクロヘプタンジオン、エチル−２−メチル−１，３−シクロヘプタンジオン、エチルメチル−１，３−シクロヘプタンジオン、ジエチル−１，３−シクロヘプタンジオン、１，４−シクロヘプタンジオン、メチル−１，４−シクロヘプタンジオン、エチル−１，４−シクロヘプタンジオン、ジメチル−１，４−シクロヘプタンジオン、エチルメチル−１，４−シクロヘプタンジオン、ジエチル−１，４−シクロヘプタンジオン、１，３−シクロオクタンジオン、メチル−１，３−シクロオクタンジオン、エチル−１，３−シクロオクタンジオン、ジメチル−１，３−シクロオクタンジオン、エチルメチル−１，３−シクロオクタンジオン、ジエチル−１，３−シクロオクタンジオン、１，４−シクロオクタンジオン、メチル−１，４−シクロオクタンジオン、エチル−１，４−シクロオクタンジオン、ジメチル−１，４−シクロオクタンジオン、エチルメチル−１，４−シクロオクタンジオン、ジエチル−１，４−シクロオクタンジオン、１，５−シクロオクタンジオン、メチル−１，５−シクロオクタンジオン、エチル−１，５−シクロオクタンジオン、ジメチル−１，５−シクロオクタンジオン、エチルメチル−１，５−シクロオクタンジオン、ジエチル−１，５−シクロオクタンジオン、１，３−シクロノナンジオン、メチル−１，３−シクロノナンジオン、エチル−１，３−シクロノナンジオン、１，４−シクロノナンジオン、メチル−１，４−シクロノナンジオン、エチル−１，４−シクロノナンジオン、１，５−シクロノナンジオン、メチル−１，５−シクロノナンジオン、エチル−１，５−シクロノナンジオン、１，３−シクロデカンジオン、メチル−１，３−シクロデカンジオン、エチル−１，３−シクロデカンジオン、１，４−シクロデカンジオン、メチル−１，４−シクロデカンジオン、エチル−１，４−シクロデカンジオン、１，５−シクロデカンジオン、メチル−１，５−シクロデカンジオン、１，６−シクロデカンジオン、メチル−１，６−シクロデカンジオン、エチル−１，６−シクロデカンジオン、
【０１７１】
１，３−シクロウンデカンジオン、１，４−シクロウンデカンジオン、１，５−シクロウンデカンジオン、１，６−シクロウンデカンジオン、１，３−シクロドデカンジオン、１，４−シクロドデカンジオン、１，５−シクロドデカンジオン、１，６−シクロドデカンジオン、１，７−シクロドデカンジオン、１，３−シクロトリデカンジオン、１，４−シクロトリデカンジオン、１，５−シクロトリデカンジオン、１，６−シクロトリデカンジオン、１，７−シクロトリデカンジオン、１，３−シクロテトラデカンジオン、１，４−シクロテトラデカンジオン、１，５−シクロテトラデカンジオン、１，６−シクロテトラデカンジオン、１，７−シクトテトラデカンジオン、１，８−シクロテトラデカンジオン、１−［４−（４−プロピオニルベンジル）フェニル−１−プロパノン、２−ベンゾイルシクロヘキサノン、３−ベンゾイルシクロヘキサノン、４−ベンゾイルシクロヘキサノン、ビシクロ［２，２，１］ヘプタン−２，５−ジオン、ビシクロ［２，２，１］ヘプタン−２，６−ジオン、ビシクロ［２，２，１］ヘプタン−２，７−ジオン、ビシクロ［２，２，２］オクタン−２，５−ジオン、ビシクロ［２，２，２］オクタン−２，６−ジオン、オクタヒドロ−１，３−ナフタレンジオン、オクタヒドロ−１，４−ナフタレンジオン、オクタヒドロ−１，５−ナフタレンジオン、オクタヒドロ−１，６−ナフタレンジオン、オクタヒドロ−１，７−ナフタレンジオン、オクタヒドロ−１，８−ナフタレンジオン、２−アセチルシクロプロパノン、２−アセチル−シクロペンタノン、３−アセチル−シクロペンタノン、２−アセチルシクロヘキサノン、３−アセチルシクロヘキサノン、４−アセチルシクロヘキサノン、ジフェニル−１，６−ヘキサンジオン。
【０１７２】
より好ましくは、２官能ケトン化合物は、以下の群から選ばれる少なくとも１種の化合物である。
【０１７３】
２，４−ペンタンジオン、メチル−２，４−ペンタンジオン、２，４−ヘキサンジオン、２，５−ヘキサンジオン、２，４−ヘプタンジオン、２，５−ヘプタンジオン、２，６−ヘプタンジオン、３，５−ヘプタンジオン、２，４−オクタンジオン、２，５−オクタンジオン、２，６−オクタンジオン、２，７−オクタンジオン、３，５−オクタンジオン、３，６−オクタンジオン、２，４−ノナンジオン、２，５−ノナンジオン、２，６−ノナンジオン、２，７−ノナンジオン、２，８−ノナンジオン、３，５−ノナンジオン、３，６−ノナンジオン、３，７−ノナンジオン、３，８−ノナンジオン、４，６−ノナンジオン、４，７−ノナンジオン、２，４−デカンジオン、２，５−デカンジオン、２，６−デカンジオン、２，７−デカンジオン、２，８−デカンジオン、２，９−デカンジオン、３，５−デカンジオン、３，６−デカンジオン、３，７−デカンジオン、３，８−デカンジオン、４，６−デカンジオン、４，７−デカンジオン、２，４−ウンデカンジオン、２，５−ウンデカンジオン、２，６−ウンデカンジオン、２，７−ウンデカンジオン、２，８−ウンデカンジオン、２，９−ウンデカンジオン、２，１０−ウンデカンジオン、３，５−ウンデカンジオン、３，６−ウンデカンジオン、３，７−ウンデカンジオン、３，８−ウンデカンジオン、３，９−ウンデカンジオン、４，６−ウンデカンジオン、４，７−ウンデカンジオン、４，８−ウンデカンジオン、５，７−ウンデカンジオン、１，３−シクロブタンジオン、テトラメチルシクロブタンジオン、１，３−シクロペンタンジオン、１，３−シクロヘキサンジオン、１，４−シクロヘキサンジオン、１，３−シクロヘプタンジオン、１，４−シクロヘプタンジオン、１，３−シクロオクタンジオン、１，４−シクロオクタンジオン、１，５−シクロオクタンジオン、１，３−シクロノナンジオン、１，４−シクロノナンジオン、１，５−シクロノナンジオン、１，６−シクロデカンジオン、１，３−シクロウンデカンジオン、１，４−シクロウンデカンジオン、１，５−シクロウンデカンジオン、１，６−シクロウンデカンジオン、１，３−シクロドデカンジオン、１，４−シクロドデカンジオン、１，５−シクロドデカンジオン、１，６−シクロドデカンジオン、１，７−シクロドデカンジオン、１−［４−（４−プロピオニルベンジル）フェニル−１−プロパノン、２−ベンゾイルシクロヘキサノン、３−ベンゾイルシクロヘキサノン、４−ベンゾイルシクロヘキサノン、ビシクロ［２，２，１］ヘプタン−２，５−ジオン、ビシクロ［２，２，１］ヘプタン−２，６−ジオン、ビシクロ［２，２，１］ヘプタン−２，７−ジオン、オクタヒドロ−１，３−ナフタレンジオン、オクタヒドロ−１，４−ナフタレンジオン、オクタヒドロ−１，５−ナフタレンジオン、オクタヒドロ−１，６−ナフタレンジオン、オクタヒドロ−１，７−ナフタレンジオン、オクタヒドロ−１，８−ナフタレンジオン、２−アセチル−シクロペンタノン、２−アセチルシクロヘキサノン、ジフェニル−１，６−ヘキサンジオン。
【０１７４】
さらに好ましくは、２官能ケトン化合物は、以下の群から選ばれる少なくとも１種の化合物である。
【０１７５】
２，５−ヘキサンジオン、３，９−ウンデカンジオン、１，４−シクロヘキサンジオン、１，４−シクロオクタンジオン、ビシクロ［２，２，１］ヘプタン−２，５−ジオン、オクタヒドロ−１，４−ナフタレンジオン、オクタヒドロ−１，５−ナフタレンジオン、ジフェニル−１，６−ヘキサンジオン。
【０１７６】
（多官能ケトン化合物）
本実施形態に係る多官能ケトン化合物は、ケトン基を３つ以上有し、かつ、該ケトン基同士が隣接していない化合物であれば、特に限定されない。
【０１７７】
多官能ケトン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【０１７８】
２，４，６−ヘプタントリオン、２，４，６−オクタントリオン、２，５，７−オクタントリオン、１，５−ジフェニル−１，３，５−ペンタントリオン、１，６−ジフェニル−１，３，５−ヘキサントリオン、１，３，６−ヘキサントリオン、１，６−ジフェニル−１，３，６−ヘキサントリオン、１，７−ジフェニル−１，３，５−ヘプタントリオン、１，７−ジフェニル−１，３，６−ヘプタントリオン、１，７−ジフェニル−１，４，６−ヘプタントリオン、１，７−ジフェニル−２，４，６−ヘプタントリオン、１，７−ジフェニル−１，３，５，７−ヘプタンテトラオン、１，８−ジフェニル−１，３，５−オクタントリオン、１，３，６−オクタントリオン、１，８−ジフェニル−１，３，６−オクタントリオン、１，３，７オクタントリオン、１，８−ジフェニル−１，３，７−オクタントリオン、１，３，８−オクタントリオン、１，８−ジフェニル−１，３，８−オクタントリオン、１，８−ジフェニル−１，４，６−オクタントリオン、１，４，７−オクタントリオン、１，８−ジフェニル−１，４，７−オクタントリオン、１，４，８−オクタントリオン、１，８−ジフェニル−１，４，８−オクタントリオン、１，８−ジフェニル−１，５，７−オクタントリオン、１，５，８−オクタントリオン、１，８−ジフェニル−１，５，８−オクタントリオン、１，８−ジフェニル−１，６，８−オクタントリオン、１，８−ジフェニル−２，４，６−オクタントリオン、２，４，７−オクタントリオン、１，８−ジフェニル−２，４，７−オクタントリオン、１，８−ジフェニル−１，３，４，７−オクタンテトラオン、１，８−ジフェニル−１，３，４，８−オクタンテトラオン、１，８−ジフェニル−１，３，５，７−オクタンテトラオン、１，８−ジフェニル−１，３，５，８−オクタンテトラオン、１，８−ジフェニル−１，４，６，８−オクタンテトラオン、
【０１７９】
１，５−ジナフチル−１，３，５−ペンタントリオン、１，６−ジナフチル−１，３，５−ヘキサントリオン、１，６−ジナフチル−１，３，６−ヘキサントリオン、１，７−ジナフチル−１，３，５−ヘプタントリオン、１，７−ジナフチル−１，３，６−ヘプタントリオン、１，７−ジナフチル−１，３，７−ヘプタントリオン、１，７−ジナフチル−１，４，６−ヘプタントリオン、１，７−ジナフチル−１，４，７−ヘプタントリオン、１，７−ジナフチル−１，５，７−ヘプタントリオン、１，７−ジナフチル−２，４，６−ヘプタントリオン、１，７−ジナフチル−１，３，５，７−ヘプタンテトラオン、１，８−ジナフチル−１，３，５−オクタントリオン、１，８−ジナフチル−１，３，６−オクタントリオン、１，８−ジナフチル−１，３，７オクタントリオン、１，８−ジナフチル−１，３，８−オクタントリオン、１，８−ジナフチル−１，４，６−オクタントリオン、１，８−ジナフチル−１，４，７−オクタントリオン、１，８−ジナフチル−１，４，８−オクタントリオン、１，８−ジナフチル−１，５，７−オクタントリオン、１，８−ジナフチル−１，５，８−オクタントリオン、１，８−ジナフチル−１，６，８−オクタントリオン、１，８−ジナフチル−２，４，６−オクタントリオン、１，８−ジナフチル−２，４，７−オクタントリオン、１，８−ジナフチル−１，３，５，７−オクタンテトラオン、１，８−ジナフチル−１，３，５，８−オクタンテトラオン、１，８−ジナフチル−１，４，６，８−オクタンテトラオン、１，８−ジナフチル−２，４，５，７−オクタンテトラオン、
【０１８０】
１，３，５−シクロヘキサントリオン、メチル−１，３，５−シクロヘキサントリオン、エチル−１，３，５−シクロヘキサントリオン、ジメチル-−１，３，５−シクロヘキサントリオン、エチルメチル−１，３，５−シクロヘキサントリオン、ジエチル−１，３，５−シクロヘキサントリオン、トリメチル−１，３，５−シクロヘキサントリオン、テトラメチル−１，３，５−シクロヘキサントリオン、ペンタメチル−１，３，５−シクロヘキサントリオン、ヘキサメチル−１，３，５−シクロキサントリオン、１，３，５−シクロヘプタントリオン、メチル−１，３，５−シクロヘプタントリオン、エチル−１，３，５−シクロヘプタントリオン、１，３，５−シクロオクタントリオン、メチル−１，３，５−シクロオクタントリオン、エチル−１，３，５−シクロオクタントリオン、１，３，６−シクロオクタントリオン、メチル−１，３，６−シクロオクタントリオン、エチル−１，３，６−シクロオクタントリオン、アセチル−２，４−ペンタンジオン、ジアセチル−２，４−ペンタンジオン、アセチル−２，４−ヘキサンジオン、ジアセチル−２，４−ヘキサンジオン、アセチル−２，５−ヘキサンジオン、ジアセチル−２，５−ヘキサンジオン、トリアセチル−２，５−ヘキサンジオン、テトラアセチル−２，５−ヘキサンジオン、
【０１８１】
アセチル−２，４−ヘプタンジオン、ジアセチル−２，４−ヘプタンジオン、アセチル−２，５−ヘプタンジオン、ジアセチル−２，５−ヘプタンジオン、トリアセチル−２，５−ヘプタンジオン、テトラアセチル−２，５−ヘプタンジオン、アセチル−２，６−ヘプタンジオン、ジアセチル−２，６−ヘプタンジオン、トリアセチル−２，６−ヘプタンジオン、テトラアセチル−２，６−ヘプタンジオン、ペンタアセチル−２，６−ヘプタンジオン、ヘキサアセチル−２，６−ヘプタンジオン、アセチル−３，５−ヘプタンジオン、ジアセチル−３，５−ヘプタンジオン、アセチル−２，４−オクタンジオン、ジアセチル−２，４−オクタンジオン、アセチル−２，５−オクタンジオン、ジアセチル−２，５−オクタンジオン、トリアセチル−２，５−オクタンジオン、テトラアセチル−２，５−オクタンジオン、アセチル−２，６−オクタンジオン、ジアセチル−２，６−オクタンジオン、トリアセチル−２，６−オクタンジオン、テトラアセチル−２，６−オクタンジオン、ペンタアセチル−２，６−オクタンジオン、２，６−オクタンジオン、アセチル−２，７−オクタンジオン、ジアセチル−２，７−オクタンジオン、トリアセチル−２，７−オクタンジオン、テトラアセチル−２，７−オクタンジオン、ペンタアセチル−２，７−オクタンジオン、ヘキサアセチル−２，７−オクタンジオン、ヘプタアセチル−２，７−オクタンジオン、アセチル−３，５−オクタンジオン、ジアセチル−３，５−オクタンジオン、トリアセチル−３，６−オクタンジオン、テトラアセチル−３，６−オクタンジオン、ジアセチルシクロプロパノン、トリアセチルシクロプロパノン、テトラアセチルシクロプロパノン、アセチル−１，３−シクロブタンジオン、ジアセチル−１，３−シクロブタンジオン、トリアセチル−２，４−シクロブタンジオン、テトラアセチル−１，３−シクロブタンジオン、
【０１８２】
ジアセチルシクロペンタノン、トリアセチルシクロペンタノン、テトラアセチルシクロペンタノン、ペンタアセチルシクロペンタノン、ヘキサアセチルシクロペンタノン、ヘプタアセチルシクロペンタノン、オクタアセチルシクロペンタノン、アセチル−１，３−シクロペンタンジオン、ジアセチル−１，３−シクロペンタンジオン、トリアセチル−１，３−シクロペンタンジオン、テトラアセチル−１，３−シクロペンタンジオン、ペンタアセチル−１，３−シクロペンタンジオン、ヘキサアセチル−１，３−シクロペンタンジオン、ジアセチル-シクロヘキサノン、トリアセチルシクロヘキサノン、テトラアセチルシクロヘキサノン、ペンタアセチルシクロヘキサノン、ヘキサアセチルシクロヘキサノン、ヘプタアセチルシクロヘキサノン、オクタアセチルシクロヘキサノン、ジベンゾイルシクロヘキサノン、アセチル−１，３−シクロヘキサンジオン、ジアセチル−１，３−シクロヘキサンジオン、トリアセチル−１，３−シクロヘキサンジオン、テトラアセチル−１，３−シクロヘキサンジオン、ペンタアセチル−１，３−シクロヘキサンジオン、ヘキサアセチル−１，３−シクロヘキサンジオン、アセチル−１，４−シクロヘキサンジオン、ジアセチル−１，４−シクロヘキサンジオン、トリアセチル−１，４−シクロヘキサンジオン、テトラアセチル−１，４−シクロヘキサンジオン、ペンタアセチル−１，４−シクロヘキサンジオン、ヘキサアセチル−１，４−シクロヘキサンジオン、アセチル−１，３，５−シクロヘキサントリオン、ジアセチル−１，３，５−シクロヘキサントリオン、トリアセチル−１，３，５−シクロヘキサントリオン、テトラアセチル−１，３，５−シクロヘキサントリオン、ペンタアセチル−１，３，５−シクロヘキサントリオン、ヘキサアセチル−１，３，５−シクロヘキサントリオン。
【０１８３】
より好ましくは、多官能ケトン化合物は、以下の群から選ばれる少なくとも１種の化合物である。
【０１８４】
２，４，６−ヘプタントリオン、２，４，６−オクタントリオン、１，５−ジフェニル−１，３，５−ペンタントリオン、１，６−ジフェニル−１，３，５−ヘキサントリオン、１，３，６−ヘキサントリオン、１，６−ジフェニル−１，３，６−ヘキサントリオン、１，７−ジフェニル−１，３，５，７−ヘプタンテトラオン、１，５−ジナフチル−１，３，５−ペンタントリオン、１，６−ジナフチル−１，３，５−ヘキサントリオン、１，６−ジナフチル−１，３，６−ヘキサントリオン、１，７−ジナフチル−１，３，５，７−ヘプタンテトラオン、１，３，５−シクロヘキサントリオン、メチル−１，３，５−シクロヘキサントリオン、エチル−１，３，５−シクロヘキサントリオン、ジメチル-−１，３，５−シクロヘキサントリオン、エチルメチル−１，３，５−シクロヘキサントリオン、ジエチル−１，３，５−シクロヘキサントリオン、トリメチル−１，３，５−シクロヘキサントリオン、テトラメチル−１，３，５−シクロヘキサントリオン、ペンタメチル−１，３，５−シクロヘキサントリオン、ヘキサメチル−１，３，５−シクロキサントリオン、１，３，５−シクロヘプタントリオン、１，３，５−シクロオクタントリオン、１，３，６−シクロオクタントリオン、アセチル−２，４−ペンタンジオン、ジアセチル−２，４−ペンタンジオン、アセチル−２，４−ヘキサンジオン、ジアセチル−２，４−ヘキサンジオン、アセチル−２，５−ヘキサンジオン、ジアセチル−２，５−ヘキサンジオン、トリアセチル−２，５−ヘキサンジオン、テトラアセチル−２，５−ヘキサンジオン、ジアセチル-シクロヘキサノン、トリアセチルシクロヘキサノン、テトラアセチルシクロヘキサノン、ジベンゾイルシクロヘキサノン、アセチル−１，３−シクロヘキサンジオン、ジアセチル−１，３−シクロヘキサンジオン、アセチル−１，４−シクロヘキサンジオン、ジアセチル−１，４−シクロヘキサンジオン、アセチル−１，３，５−シクロヘキサントリオン、ジアセチル−１，３，５−シクロヘキサントリオン。
【０１８５】
さらに好ましくは、多官能ケトン化合物は、以下の群から選ばれる少なくとも１種の化合物である。
【０１８６】
２，４，６−ヘプタントリオン、１，５−ジフェニル−１，３，５−ペンタントリオン、１，７−ジフェニル−１，３，５，７−ヘプタンテトラオン、１，３，５−シクロヘキサントリオン、メチル−１，３，５−シクロヘキサントリオン、ジメチル-−１，３，５−シクロヘキサントリオン、トリメチル−１，３，５−シクロヘキサントリオン、テトラメチル−１，３，５−シクロヘキサントリオン、ペンタメチル−１，３，５−シクロヘキサントリオン、ヘキサメチル−１，３，５−シクロキサントリオン、アセチル−２，４−ペンタンジオン、ジアセチル−２，４−ペンタンジオン、アセチル−２，５−ヘキサンジオン、ジアセチル−２，５−ヘキサンジオン、ジアセチル-シクロヘキサノン、ジベンゾイルシクロヘキサノン、アセチル−１，３−シクロヘキサンジオン、アセチル−１，４−シクロヘキサンジオン、アセチル−１，３，５−シクロヘキサントリオン。
【０１８７】
（ポリケトン化合物）
本実施形態に係るポリケトン化合物は、ケトン基を２つ以上有し、かつ、ケトン基同士が隣接した構造を有する化合物であれば、特に限定されるものではない。
【０１８８】
ポリケトン化合物の中でも、入手が容易となり、組成物としてのコストをより抑制でき、経済性により優れる傾向にあり、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから、以下の群から選ばれる少なくとも１種の化合物が好ましい。
【０１８９】
２，３−ブタンジオン、２，３−ペンタンジオン、２，３−ヘキサンジオン、メチル−２，３−ヘキサンジオン、エチル−２，３−ヘキサンジオン、ジメチル−２，３−ヘキサンジオン、３，４−ヘキサンジオン、２，３−ヘプタンジオン、３，４−ヘプタンジオン、メチル−２，３−ヘプタンジオン、エチル−２，３−ヘプタンジオン、ジメチル−２，３−ヘプタンジオン、エチルメチル−２，３−ヘプタンジオン、ジエチル−２，３−ヘプタンジオン、メチル−３，４−ヘプタンジオン、ジメチル−３，４−ヘプタンジオン、エチルメチル−３，４−ヘプタンジオン、エチル−３，４−ヘプタンジオン、ジエチル−３，４−ヘプタンジオン、２，３−オクタンジオン、メチル−２，３−オクタンジオン、エチル−２，３−オクタンジオン、ジメチル−２，３−オクタンジオン、エチルメチル−２，３−オクタンジオン、ジエチル−２，３−オクタンジオン、３，４−オクタンジオン、メチル−３，４−オクタンジオン、エチル−３，４−オクタンジオン、ジメチル−３，４−オクタンジオン、エチルメチル−３，４−オクタンジオン、ジエチル-−３，４−オクタンジオン、４，５−オクタンジオン、メチル−４，５−オクタンジオン、エチル−４，５−オクタンジオン、ジメチル−４，５−オクタンジオン、エチルメチル−４，５−オクタンジオン、ジエチル−４，５−オクタンジオン、２，３−ノナンジオン、３，４−ノナンジオン、４，５−ノナンジオン、２，３−デカンジオン、３，４−デカンジオン、４，５−デカンジオン、５，６−デカンジオン、
【０１９０】
１，２−シクロブタンジオン、メチル−１，２−シクロブタンジオン、ジメチル−１，２−シクロブタンジオン、トリメチル−１，２−シクロブタンジオン、テトラメチル−１，２−シクロブタンジオン、エチル−１，２−シクロブタンジオン、ジエチル−１，２−シクロブタンジオン、トリエチル−１，２−シクロブタンジオン、テトラエチル−１，２−シクロブタンジオン、エチルメチル−１，２−シクロブタンジオン、ジエチルメチル−１，２−シクロブタンジオン、トリエチルメチル−１，２−シクロブタンジオン、１，２−シクロペンタンジオン、メチル−１，２−シクロペンタンジオン、エチル−１，２−シクロペンタンジオン、ジメチル−１，２−シクロペンタンジオン、エチルメチル−１，２−シクロペンタンジオン、ジエチル−１，２−シクロペンタンジオン、トリメチル−１，２−シクロペンタンジオン、ジエチルメチル−１，２−シクロペンタンジオン、トリエチル−１，２−シクロペンタンジオン、テトラメチル−１，２−シクロペンタンジオン、ペンタメチル−１，２−シクロペンタンジオン、ヘキサメチル−１，２−シクロペンタンジオン、テトラエチル−１，２−シクロペンタンジオン、ペンタエチル−１，２−シクロペンタンジオン、ヘキサエチル−１，２−シクロペンタンジオン、１，２−シクロヘキサンジオン、メチル−１，２−シクロヘキサンジオン、エチル−１，２−シクロヘキサンジオン、ジメチル−１，２−シクロヘキサンジオン、エチルメチル−１，２−シクロヘキサンジオン、ジエチル−１，２−シクロヘキサンジオン、トリメチル−１，２−シクロヘキサンジオン、テトラメチル−１，２−シクロヘキサンジオン、ヘプタメチル−１，２−シクロヘキサンジオン、ヘキサメチル−１，２−シクロヘキサンジオン、ヘプタメチル−１，２−シクロヘキサンジオン、オクタメチル−１，２−シクロヘキサンジオン、トリエチル−１，２−シクロヘキサンジオン、テトラエチル−１，２−シクロヘキサンジオン、ヘプタエチル−１，２−シクロヘキサンジオン、ヘキサエチル−１，２−シクロヘキサンジオン、ヘプタエチル−１，２−シクロヘキサンジオン、オクタエチル−１，２−シクロヘキサンジオン、
【０１９１】
１，２−シクロヘプタンジオン、メチル−１，２−シクロヘプタンジオン、エチル−１，２−シクロヘプタンジオン、ジメチル−１，２−シクロヘプタンジオン、エチルメチル-−１，２−シクロヘプタンジオン、ジエチル−１，２−シクロヘプタンジオン、１，２−シクロオクタンジオン、メチル−１，２−シクロオクタンジオン、エチル−１，２−シクロオクタンジオン、ジメチル−１，２−シクロクタンジオン、エチルメチル−１，２−シクロオクタンジオン、ジエチル−１，２−シクロオクタンジオン、１，２−シクロノナンジオン、メチル−１，２−シクロノナンジオン、エチル−１，２−シクロノナンジオン、１，２−シクロデカンジオン、メチル−１，２−シクロデカンジオン、エチル−１，２−シクロデカンジオン、１，２−シクロウンデカンジオン、１，２−シクロドデカンジオン、１，２−シクロトリデカンジオン、１，２−シクロテトラデカンジオン、ビシクロ［２，２，１］ヘプタン−２，３−ジオン、ビシクロ［２，２，２］オクタン−２，３−ジオン、オクタヒドロ−１，２−ナフタレンジオン、２，３，４−ペンタントリオン、２，３，４−ヘキサントリオン、２，３，５−ヘキサントリオン、２，３，４，５−ヘキサンテトラオン、２，３，４−ヘプタントリオン、２，３，５−ヘプタントリオン、２，３，６−ヘプタントリオン、２，４，５−ヘプタントリオン、２，５，６−ヘプタントリオン、３，４，５−ヘプタントリオン、２，３，４，５−ヘプタンテトラオン、２，３，４，６−ヘプタンテトラオン、２，３，４，５，６−ヘプタンペンタオン、２，３，４−オクタントリオン、２，３，５−オクタントリオン、２，３，６−オクタントリオン、２，３，７−オクタントリオン、２，４，５−オクタントリオン、２，４，７−オクタントリオン、２，５，６−オクタントリオン、３，４，５−オクタントリオン、３，４，６−オクタントリオン、３，５，６−オクタントリオン、
【０１９２】
ジフェニル−１，２，３−プロパントリオン、ジフェニル−１，２，３−ブタントリオン、ジフェニル−１，２，４−ブタントリオン、ジフェニル−１，２，３，４−ブタンテトラオン、ジフェニル−１，２，３−ペンタントリオン、ジフェニル−１，２，４−ペンタントリオン、ジフェニル−１，２，５−ペンタントリオン、ジフェニル−２，３，４−ペンタントリオン、ジフェニル−１，２，３，４−ペンタンテトラオン、ジフェニル−１，２，３，５−ペンタンテトラオン、ジフェニル−１，２，３，４，５−ペンタンペンタオン、ジフェニル−１，２，３−ヘキサントリオン、ジフェニル−１，２，４−ヘキサントリオン、ジフェニル−１，２，５−ヘキサントリオン、ジフェニル−１，２，６−ヘキサントリオン、ジフェニル−１，３，４−ヘキサントリオン、ジフェニル−１，４，５−ヘキサントリオン、ジフェニル−２，３，４−ヘキサントリオン、ジフェニル−２，３，５−ヘキサントリオン、ジフェニル−１，２，３，４−ヘキサンテトラオン、ジフェニル−１，２，３，５−ヘキサンテトラオン、ジフェニル−１，２，３，６−ヘキサンテトラオン、ジフェニル−２，３，４，５−ヘキサンテトラオン、
【０１９３】
ジフェニル−１，２，３，４，５−ヘキサンペンタオン、ジフェニル−１，２，３，４，６−ヘキサンペンタオン、ジフェニル−１，２，３，４，５，６−ヘキサンヘキサオン、ジフェニル−１，２，３−ヘプタントリオン、ジフェニル−１，２，４−ヘプタントリオン、ジフェニル−１，２，５−ヘプタントリオン、ジフェニル−１，２，６−ヘプタントリオン、ジフェニル−１，３，４−ヘプタントリオン、ジフェニル−１，４，５−ヘプタントリオン、ジフェニル−１，５，６−ヘプタントリオン、ジフェニル−１，２，７−ヘプタントリオン、ジフェニル−２，３，４−ヘプタントリオン、−ジフェニル−２，３，５−ヘプタントリオン、ジフェニル−２，３，６−ヘプタントリオン、ジフェニル−２，３，７−ヘプタントリオン、ジフェニル−２，４，５−ヘプタントリオン、ジフェニル−２，５，６−ヘプタントリオン、ジフェニル−３，４，５−ヘプタントリオン、ジフェニル−１，２，３，４−ヘプタンテトラオン、ジフェニル−１，２，３，５−ヘプタンテトラオン、ジフェニル−１，２，３，６−ヘプタンテトラオン、ジフェニル−１，２，３，７−ヘプタンテトラオン、ジフェニル−２，３，４，５−ヘプタンテトラオン、ジフェニル−２，３，４，６−ヘプタンテトラオン、
【０１９４】
ジフェニル−１，２，３−オクタントリオン、ジフェニル−１，２，４−オクタントリオン、ジフェニル−１，２，５−オクタントリオン、ジフェニル−１，２，６−オクタントリオン、ジフェニル−１，２，７−オクタントリオン、ジフェニル−１，２，８−オクタントリオン、ジフェニル−１，３，４−オクタントリオン、ジフェニル−１，４，５−オクタントリオン、ジフェニル−１，５，６−オクタントリオン、ジフェニル−１，６，７−オクタントリオン、ジフェニル−２，３，４−オクタントリオン、ジフェニル−２，３，５−オクタントリオン、ジフェニル−２，３，６−オクタントリオン、ジフェニル−２，３，７−オクタントリオン、ジフェニル−２，４，５−オクタントリオン、ジフェニル−２，５，６−オクタントリオン、ジフェニル−３，４，５−オクタントリオン、ジフェニル−３，４，６−オクタントリオン、ジフェニル−１，２，３，４−オクタンテトラオン、ジフェニル−１，２，３，５−オクタンテトラオン、ジフェニル−１，２，３，６−オクタンテトラオン、ジフェニル−１，２，３，７−オクタンテトラオン、ジフェニル−１，２，３，８−オクタンテトラオン、ジフェニル−１，３，４，５−オクタンテトラオン、ジフェニル−１，３，４，６−オクタンテトラオン、ジフェニル−１，３，５，６−オクタンテトラオン、ジフェニル−１，４，５，６−オクタンテトラオン、ジフェニル−１，４，５，７−オクタンテトラオン、ジフェニル−１，４，５，８−オクタンテトラオン、ジフェニル−１，４，６，７−オクタンテトラオン、ジフェニル−１，５，６，７−オクタンテトラオン、ジフェニル−１，５，６，８−オクタンテトラオン、ジフェニル−２，３，４，５−オクタンテトラオン、ジフェニル−２，３，４，６−オクタンテトラオン、ジフェニル−２，３，４，７−オクタンテトラオン、ジフェニル−２，４，５，６−オクタンテトラオン、ジフェニル−２，４，５，７−オクタンテトラオン、ジフェニル−３，４，５，６−オクタンテトラオン、
【０１９５】
ジナフチル−１，２，３−プロパントリオン、ジナフチル−１，２，３−ブタントリオン、ジナフチル−１，２，４−ブタントリオン、ジナフチル−１，２，３，４−ブタンテトラオン、ジナフチル−１，２，３−ペンタントリオン、ジナフチル−１，２，４−ペンタントリオン、ジナフチル−１，２，５−ペンタントリオン、ジナフチル−１，３，４−ペンタントリオン、ジナフチル−２，３，４−ペンタントリオン、ジナフチル−１，２，３，４−ペンタンテトラオン、ジナフチル−１，２，３，５−ペンタンテトラオン、ジナフチル−１，２，３，４，５−ペンタンペンタオン、ジナフチル−１，２，３−ヘキサントリオン、ジナフチル−１，２，４−ヘキサントリオン、ジナフチル−１，２，５−ヘキサントリオン、ジナフチル−１，２，６−ヘキサントリオン、ジナフチル−１，３，４−ヘキサントリオン、ジナフチル−１，４，５−ヘキサントリオン、ジナフチル−１，４，５−ヘキサントリオン、ジナフチル−２，３，４−ヘキサントリオン、ジナフチル−２，３，５−ヘキサントリオン、ジナフチル−２，４，５−ヘキサントリオン、ジナフチル−１，２，３，４−ヘキサンテトラオン、ジナフチル−１，２，３，５−ヘキサンテトラオン、ジナフチル−１，２，３，６−ヘキサンテトラオン、ジナフチル−２，３，４，５−ヘキサンテトラオン、ジナフチル−１，２，３，４，５−ヘキサンペンタオン、ジナフチル−１，２，３，４，６−ヘキサンペンタオン、ジナフチル−１，２，３，４，５，６−ヘキサンヘキサオン、
【０１９６】
ジナフチル−１，２，３−ヘプタントリオン、ジナフチル−１，２，４−ヘプタントリオン、ジナフチル−１，２，５−ヘプタントリオン、ジナフチル−１，２，６−ヘプタントリオン、ジナフチル−１，２，７−ヘプタントリオン、ジナフチル−１，３，４−ヘプタントリオン、ジナフチル-−１，４，５−ヘプタントリオン、ジナフチル-−１，５，６−ヘプタントリオン、ジナフチル−２，３，４−ヘプタントリオン、ジナフチル−２，３，５−ヘプタントリオン、ジナフチル−２，３，６−ヘプタントリオン、ジナフチル−２，３，７−ヘプタントリオン、ジナフチル−２，４，５−ヘプタントリオン、ジナフチル−３，４，５−ヘプタントリオン、ジナフチル−１，２，３，４−ヘプタンテトラオン、ジナフチル−１，２，３，５−ヘプタンテトラオン、ジナフチル−１，２，３，６−ヘプタンテトラオン、ジナフチル−１，２，３，７−ヘプタンテトラオン、ジナフチル−１，３，４，５−ヘプタンテトラオン、ジナフチル−１，３，４，６−ヘプタンテトラオン、ジナフチル−１，３，４，７−ヘプタンテトラオン、ジナフチル−１，３，５，６−ヘプタンテトラオン、ジナフチル−１，４，５，６−ヘプタンテトラオン、ジナフチル−２，４，５，６−ヘプタンテトラオン、ジナフチル−２，３，４，５−ヘプタンテトラオン、ジナフチル−２，３，４，６−ヘプタンテトラオン、
【０１９７】
ジナフチル−１，２，３−オクタントリオン、ジナフチル−１，２，４−オクタントリオン、ジナフチル−１，２，５−オクタントリオン、ジナフチル−１，２，６−オクタントリオン、ジナフチル−１，２，７−オクタントリオン、ジナフチル−１，２，８−オクタントリオン、ジナフチル−１，３，４−オクタントリオン、ジナフチル−１，４，５−オクタントリオン、ジナフチル−１，５，６−オクタントリオン、ジナフチル−１，６，７−オクタントリオン、ジナフチル−２，３，４−オクタントリオン、ジナフチル−２，３，５−オクタントリオン、ジナフチル−２，３，６−オクタントリオン、ジナフチル−２，３，７−オクタントリオン、ジナフチル−２，４，５−オクタントリオン、ジナフチル−２，５，６−オクタントリオン、ジナフチル−３，４，５−オクタントリオン、ジナフチル−３，４，６−オクタントリオン、ジナフチル−１，２，３，４−オクタンテトラオン、ジナフチル−１，２，３，５−オクタンテトラオン、ジナフチル−１，２，３，６−オクタンテトラオン、ジナフチル−１，２，３，７−オクタンテトラオン、ジナフチル−１，２，３，８−オクタンテトラオン、ジナフチル−１，３，４，５−オクタンテトラオン、ジナフチル−１，３，４，６−オクタンテトラオン、ジナフチル−１，３，４，７−オクタンテトラオン、ジナフチル−１，３，４，８−オクタンテトラオン、ジナフチル−１，３，５，６−オクタンテトラオン、ジナフチル−１，４，５，６−オクタンテトラオン、ジナフチル−１，４，５，７−オクタンテトラオン、ジナフチル−１，４，５，８−オクタンテトラオン、ジナフチル−１，４，６，７−オクタンテトラオン、ジナフチル−１，５，６，７−オクタンテトラオン、ジナフチル−１，５，６，８−オクタンテトラオン、ジナフチル−２，３，４，５−オクタンテトラオン、ジナフチル−２，３，４，６−オクタンテトラオン、ジナフチル−２，３，４，７−オクタンテトラオン、ジナフチル−２，４，５，６−オクタンテトラオン、ジナフチル−３，４，５，６−オクタンテトラオン、
【０１９８】
１，２，３−シクロブタントリオン、１，２，３−シクロペンタントリオン、メチル−１，２，３−シクロペンタントリオン、エチル−１，２，３−シクロペンタントリオン、ジメチル−１，２，３−シクロペンタントリオン、エチルメチル−１，２，３−シクロペンタントリオン、ジエチル−１，２，３−シクロペンタントリオン、トリメチル−１，２，３−シクロペンタントリオン、テトラメチル−１，２，３−シクロペンタントリオン、トリエチル−１，２，３−シクロペンタントリオン、テトラエチル−１，２，３−シクロペンタントリオン、１，２，４−シクロペンタントリオン、メチル−１，２，４−シクロペンタントリオン、エチル−１，２，４−シクロペンタントリオン、ジメチル−１，２，４−シクロペンタントリオン、エチルメチル-−１，２，４−シクロペンタントリオン、ジエチル−１，２，４−シクロペンタントリオン、トリメチル−１，２，４−シクロペンタントリオン、テトラメチル−１，２，４−シクロペンタントリオン、トリエチル−１，２，４−シクロペンタントリオン、テトラエチル−１，２，４−シクロペンタントリオン、ブチル−１，２，４−シクロペンタントリオン、１，２，３，４−シクロペンタンテトラオン、メチル−１，２，３，４−シクロペンタンテトラオン、エチル−１，２，３，４−シクロペンタンテトラオン、ジメチル−１，２，３，４−シクロペンタンテトラオン、エチルメチル-−１，２，３，４−シクロペンタンテトラオン、ジエチル−１，２，３，４−シクロペンタンテトラオン、
【０１９９】
１，２，３−シクロヘキサントリオン、メチル−１，２，３−シクロヘキサントリオン、エチル−１，２，３−シクロヘキサントリオン、ジメチル−１，２，３−シクロヘキサントリオン、エチルメチル−１，２，３−シクロヘキサントリオン、ジエチル−１，２，３−シクロヘキサントリオン、トリメチル−１，２，３−シクロヘキサントリオン、トリエチル−１，２，３−シクロヘキサントリオン、テトラメチル−１，２，３−シクロヘキサントリオン、ペンタメチル−１，２，３−シクロヘキサントリオン、ヘキサメチル−１，２，３−シクロヘキサントリオン、テトラエチル−１，２，３−シクロヘキサントリオン、ペンタエチル−１，２，３−シクロヘキサントリオン、ヘキサエチル−１，２，３−シクロヘキサントリオン、１，２，４−シクロヘキサントリオン、メチル-−１，２，４−シクロヘキサントリオン、エチル-−１，２，４−シクロヘキサントリオン、ジメチル−１，２，４−シクロヘキサントリオン、エチルメチル-−１，２，４−シクロヘキサントリオン、ジエチル−１，２，４−シクロヘキサントリオン、トリメチル−１，２，４−シクロヘキサントリオン、テトラメチル−１，２，４−シクロヘキサントリオン、ペンタメチル−１，２，４−シクロヘキサントリオン、ヘキサメチル−１，２，４−シクロヘキサントリオン、トリエチル−１，２，４−シクロヘキサントリオン、テトラエチル−１，２，４−シクロヘキサントリオン、ペンタエチル−１，２，４−シクロヘキサントリオン、ヘキサエチル−１，２，４−シクロヘキサントリオン、
【０２００】
１，２，３，４−シクロヘキサンテトラオン、１，２，３，５−シクロヘキサンテトラオン、１，２，４，５−シクロヘキサンテトラオン、１，２，３−シクロヘプタントリオン、メチル−１，２，３−シクロヘプタントリオン、エチル−１，２，３−シクロヘプタントリオン、１，２，４−シクロヘプタントリオン、メチル−１，２，４−シクロヘプタントリオン、エチル−１，２，４−シクロヘプタントリオン、１，２，５−シクロヘプタントリオン、メチル−１，２，５−シクロヘプタントリオン、エチル−１，２，５−シクロヘプタントリオン、１，２，３−シクロオクタントリオン、メチル−１，２，３−シクロオクタントリオン、エチル−１，２，３−シクロオクタントリオン、１，２，４−シクロオクタントリオン、メチル−１，２，４−シクロオクタントリオン、エチル−１，２，４−シクロオクタントリオン、１，２，５−シクロオクタントリオン、メチル-−１，２，５−シクロオクタントリオン、エチル-−１，２，５−シクロオクタントリオン、アセチル−１，２−シクロブタンジオン、ジアセチル−１，２−シクロブタンジオン、アセチル−１，２−シクロペンタンジオン、ジアセチル−１，２−シクロペンタンジオン、トリアセチル−１，２−シクロペンタンジオン、テトラアセチル−１，２−シクロペンタンジオン、ペンタアセチル−１，２−シクロペンタンジオン、ヘキサアセチル−１，２−シクロペンタンジオン、
【０２０１】
アセチル−１，２，３−シクロペンタントリオン、ジアセチル−１，２，３−シクロペンタントリオン、トリアセチル−１，２，３−シクロペンタントリオン、テトラアセチル−１，２，３−シクロペンタントリオン、アセチル−１，２，４−シクロペンタントリオン、ジアセチル−１，２，４−シクロペンタントリオン、トリアセチル−１，２，４−シクロペンタントリオン、テトラアセチル−１，２，４−シクロペンタントリオン、アセチル−１，２−シクロヘキサンジオン、ジアセチル−１，２−シクロヘキサンジオン、トリアセチル−１，２−シクロヘキサンジオン、テトラアセチル−１，２−シクロヘキサンジオン、ペンタアセチル−１，２−シクロヘキサンジオン、ヘキサアセチル−１，２−シクロヘキサンジオン、アセチル−１，２，３−シクロヘキサントリオン、ジアセチル−１，２，３−シクロヘキサントリオン、トリアセチル−１，２，３−シクロヘキサントリオン、テトラアセチル−１，２，３−シクロヘキサントリオン、ペンタアセチル−１，２，３−シクロヘキサントリオン、ヘキサアセチル−１，２，３−シクロヘキサントリオン、アセチル−１，２，４−シクロヘキサントリオン、ジアセチル−１，２，４−シクロヘキサントリオン、トリアセチル−１，２，４−シクロヘキサントリオン、テトラアセチル−１，２，４−シクロヘキサントリオン、ペンタアセチル−１，２，４−シクロヘキサントリオン、ヘキサアセチル−１，２，４−シクロヘキサントリオン、アセチル−１，２−シクロヘキサンジオン、４，５−ピレンジオン、５，６−クリセンジオン。
【０２０２】
より好ましくは、ポリケトン化合物は、以下の群から選ばれる少なくとも１種の化合物である。
【０２０３】
２，３−ブタンジオン、２，３−ペンタンジオン、２，３−ヘキサンジオン、３，４−ヘキサンジオン、２，３−ヘプタンジオン、３，４−ヘプタンジオン、２，３−オクタンジオン、３，４−オクタンジオン、４，５−オクタンジオン、２，３−ノナンジオン、３，４−ノナンジオン、４，５−ノナンジオン、２，３−デカンジオン、３，４−デカンジオン、４，５−デカンジオン、５，６−デカンジオン、１，２−シクロブタンジオン、１，２−シクロペンタンジオン、メチル−１，２−シクロペンタンジオン、ジメチル−１，２−シクロペンタンジオン、１，２−シクロヘキサンジオン、メチル−１，２−シクロヘキサンジオン、ジメチル−１，２−シクロヘキサンジオン、１，２−シクロヘプタンジオン、１，２−シクロオクタンジオン、１，２−シクロノナンジオン、１，２−シクロデカンジオン、１，２−シクロウンデカンジオン、１，２−シクロドデカンジオン、ビシクロ［２，２，１］ヘプタン−２，３−ジオン、ビシクロ［２，２，２］オクタン−２，３−ジオン、オクタヒドロ−１，２−ナフタレンジオン、２，３，４−ペンタントリオン、２，３，４−ヘキサントリオン、２，３，５−ヘキサントリオン、２，３，４，５−ヘキサンテトラオン、２，３，４−ヘプタントリオン、２，３，５−ヘプタントリオン、２，３，６−ヘプタントリオン、２，４，５−ヘプタントリオン、２，５，６−ヘプタントリオン、３，４，５−ヘプタントリオン、２，３，４，５−ヘプタンテトラオン、２，３，４，６−ヘプタンテトラオン、２，３，４，５，６−ヘプタンペンタオン、２，３，４−オクタントリオン、２，３，５−オクタントリオン、２，３，６−オクタントリオン、２，３，７−オクタントリオン、２，４，５−オクタントリオン、２，４，７−オクタントリオン、２，５，６−オクタントリオン、３，４，５−オクタントリオン、３，４，６−オクタントリオン、３，５，６−オクタントリオン、
【０２０４】
ジフェニル−１，２，３−プロパントリオン、ジフェニル−１，２，３−ブタントリオン、ジフェニル−１，２，４−ブタントリオン、ジフェニル−１，２，３，４−ブタンテトラオン、ジフェニル−１，２，３−ペンタントリオン、ジフェニル−１，２，４−ペンタントリオン、ジフェニル−１，２，５−ペンタントリオン、ジフェニル−２，３，４−ペンタントリオン、ジフェニル−１，２，３−ヘキサントリオン、ジフェニル−１，２，４−ヘキサントリオン、ジフェニル−１，２，５−ヘキサントリオン、ジフェニル−１，２，６−ヘキサントリオン、ジフェニル−１，３，４−ヘキサントリオン、ジフェニル−１，４，５−ヘキサントリオン、ジフェニル−２，３，４−ヘキサントリオン、ジフェニル−２，３，５−ヘキサントリオン、１，２，４−シクロペンタントリオン、メチル−１，２，４−シクロペンタントリオン、ジメチル−１，２，４−シクロペンタントリオン、ブチル−１，２，４−シクロペンタントリオン、１，２，３−シクロヘキサントリオン、１，２，４−シクロヘキサントリオン、１，２，３，４−シクロヘキサンテトラオン、１，２，３，５−シクロヘキサンテトラオン、１，２，４，５−シクロヘキサンテトラオン、１，２，３−シクロヘプタントリオン、１，２，４−シクロヘプタントリオン、１，２，５−シクロヘプタントリオン、１，２，３−シクロオクタントリオン、１，２，４−シクロオクタントリオン、１，２，５−シクロオクタントリオン、アセチル−１，２−シクロブタンジオン、ジアセチル−１，２−シクロブタンジオン、アセチル−１，２−シクロペンタンジオン、ジアセチル−１，２−シクロペンタンジオン、アセチル−１，２，３−シクロペンタントリオン、ジアセチル−１，２，３−シクロペンタントリオン、アセチル−１，２，４−シクロペンタントリオン、ジアセチル−１，２，４−シクロペンタントリオン、アセチル−１，２−シクロヘキサンジオン、ジアセチル−１，２−シクロヘキサンジオン、アセチル−１，２，３−シクロヘキサントリオン、ジアセチル−１，２，３−シクロヘキサントリオン、アセチル−１，２，４−シクロヘキサントリオン、ジアセチル−１，２，４−シクロヘキサントリオン、アセチル−１，２−シクロヘキサンジオン、４，５−ピレンジオン、５，６−クリセンジオン。
【０２０５】
さらに好ましくは、ポリケトン化合物は、以下の群から選ばれる少なくとも１種の化合物である。
【０２０６】
２，３−ブタンジオン、２，３−ペンタンジオン、２，３−ヘキサンジオン、３，４−ヘキサンジオン、２，３−ヘプタンジオン、３，４−ヘプタンジオン、２，３−オクタンジオン、１，２−シクロブタンジオン、１，２−シクロペンタンジオン、メチル−１，２−シクロペンタンジオン、１，２−シクロヘキサンジオン、メチル−１，２−シクロヘキサンジオン、１，２−シクロオクタンジオン、１，２−シクロデカンジオン、２，３，４−ペンタントリオン、ジフェニル−１，２，３−プロパントリオン、ジフェニル−１，２，４−ペンタントリオン、１，２，４−シクロペンタントリオン、メチル−１，２，４−シクロペンタントリオン、ブチル−１，２，４−シクロペンタントリオン、１，２，３−シクロヘキサントリオン、アセチル−１，２−シクロペンタンジオン、アセチル−１，２，４−シクロペンタントリオン、アセチル−１，２−シクロヘキサンジオン、アセチル−１，２，３−シクロヘキサントリオン、４，５−ピレンジオン、５，６−クリセンジオン。
【０２０７】
（成分（Ｂ）：三ハロゲン化ホウ素）
本実施形態の（Ｂ）三ハロゲン化ホウ素は、ハロゲン原子３個とホウ素原子１個とから構成されている化合物である。
【０２０８】
（Ｂ）三ハロゲン化ホウ素の具体例としては、三フッ化ホウ素、三塩化ホウ素、三臭化ホウ素及び三ヨウ化ホウ素が挙げられる。これらは単独で用いてもよいし、複数種を組み合わせて用いてもよい。
【０２０９】
（Ｂ）三ハロゲン化ホウ素は、ルイス酸性が低下し、取り扱い性が向上する傾向にあることから、三フッ化ホウ素、三塩化ホウ素及び三臭化ホウ素が好ましい。（Ａ）２つ以上のエーテル基を有するエーテル化合物、三価リン化合物、及びケトン化合物からなる群より選ばれる少なくとも１種の化合物と（Ｂ）三ハロゲン化ホウ素との結合力が向上し、組成物とした際、（Ｃ）エピスルフィド化合物の重合をより抑制でき、組成物の安定性がより向上する傾向にあることから、三フッ化ホウ素及び三塩化ホウ素であることがより好ましい。同様の観点から、三フッ化ホウ素がさらに好ましい。
【０２１０】
（Ａ）２つ以上のエーテル基を有するエーテル化合物、三価リン化合物、及びケトン化合物からなる群より選ばれる少なくとも１種の化合物と（Ｂ）三ハロゲン化ホウ素との少なくとも一部が、配位結合を介した化合物（錯体）を形成することは、室温下で組成物を調整する際、（Ｃ）エピスルフィド化合物の重合をより抑制でき、組成物の安定性がより向上する傾向にある、及び／又は、（Ｃ）エピスルフィド化合物を重合する際、副反応をより抑制できる傾向にあることから好ましい。同様の観点から、組成物中に含有される（Ｂ）三ハロゲン化ホウ素の全てが、（Ａ）２つ以上のエーテル基を有するエーテル化合物、三価リン化合物、及びケトン化合物からなる群より選ばれる少なくとも１種の化合物と配位結合を介した化合物（錯体）を形成することは、より好ましい。
【０２１１】
（成分（Ｃ）：エピスルフィド化合物）
本実施形態の成分（Ｃ）は、重合性官能基として、３員環チオエーテル構造を少なくとも１つ以上有する化合物である。成分（Ｃ）として、１種のエピスルフィド化合物を単独で用いてもよいし、複数種のエピスルフィド化合物を組み合わせて用いてもよい。
【０２１２】
重合性官能基とは、単量体が結合を介して連結されてなる重合体を形成する際、単量体間の結合を与えることができる置換基を示す。
【０２１３】
成分（Ｃ）は、３員環チオエーテル構造のみを重合性官能基として有してもよいし、３員環チオエーテル構造と共に、一般的に用いられる重合性官能基を有してもよい。
【０２１４】
一般的に用いられる重合性官能基としては特に限定されないが、例えば、環状チオエーテル構造、ラクトン構造、環状カーボネート構造及びその含硫黄類縁構造、環状アセタール構造及びその含硫黄類縁構造、環状アミン構造、環状イミノエーテル構造、ラクタム構造、環状チオウレア構造、環状ホスフィナート構造、環状ホスホナイト構造、環状ホスファイト構造、ビニル構造、アリル構造、（メタ）アクリル構造、並びにシクロアルカン構造から選ばれれる。
【０２１５】
重合性官能基として３員環チオエーテル構造及び一般的に用いられる重合性官能基を有するエピスルフィド化合物は、重合条件が異なる重合性官能基を有している場合がある。そのため、当該エピスルフィド化合物は、少なくとも１つの重合性官能基を重合させ、半重合体とし、該半重合体を成型する等の加工を行った後、さらに重合させ、完全重合体とすることで、所望の物性を得るような工程を必要とする用途に対して、有効な手段として用いることができる。
【０２１６】
（Ｃ）エピスルフィド化合物としては、３員環チオエーテル構造のみを重合性官能基として有する、又は３員環チオエーテル構造を重合性官能基として有し、且つラクトン構造、環状カーボネート構造及びその含硫黄類縁構造、環状アセタール構造及びその含硫黄類縁構造、環状アミン構造、環状イミノエーテル構造、ラクタム構造、環状チオウレア構造、環状ホスフィナート構造、環状ホスホナイト構造並びに環状ホスファイト構造からなる群より選ばれる少なくとも１つ以上の構造を重合性官能基として有することが好ましい。
【０２１７】
これらの中でも、重合性官能基の残留が抑制される傾向にあることから、３員環チオエーテル構造のみを重合性官能基として有する、又は３員環チオエーテル構造を重合性官能基として有し、且つ４員環、６員環、７員環ラクトン構造、５員環、６員環環状カーボネート構造及びその含硫黄類縁構造、５員環環状アセタール構造及びその含硫黄類縁構造、３員環、４員環環状アミン構造、５員環、６員環環状イミノエーテル構造、４員環、７員環、８員環ラクタム構造、５員環、６員環環状チオウレア構造、環状ホスフィナート構造、環状ホスホナイト構造、環状ホスファイト構造からなる群より選ばれる少なくとも１つ以上の構造を重合性官能基として有する化合物がより好ましい。さらに、重合性の制御がより容易であることから、重合性官能基の残留を抑制できる傾向にあり、多段階の重合工程を必要とせず、重合物としてのコストを抑制でき、経済性に優れる傾向にあることから、３員環チオエーテル構造のみを重合性官能基として有する化合物が特に好ましい。
【０２１８】
成分（Ｃ）のエピスルフィド当量（ＷＰＴ、ｇ／ｍｏｌ）は、エピスルフィド化合物の標準状態における蒸気圧が高く、取扱いが容易となる傾向にあることから６５以上であることが好ましい。重合する際の副反応をより抑制できる傾向にあることから、エピスルフィド当量は８５以上であることがより好ましい。同様の観点から、エピスルフィド当量は１００以上であることがさらに好ましい。
【０２１９】
成分（Ｃ）のエピスルフィド当量（ＷＰＴ、ｇ／ｍｏｌ）は、組成物を重合する際、エピスルフィド基の残留を抑制出来る傾向にあることから７００以下であることが好ましい。エピスルフィド化合物から形成される硬化物の耐熱性が向上する傾向にあることから、エピスルフィド当量は６００以下であることがより好ましい。同様の観点から、エピスルフィド当量は５００以下であることがさらに好ましい。
【０２２０】
成分（Ｃ）は、３員環チオエーテル構造を重合性官能基として有する化合物であれば特に限定されないが、入手が容易であり、組成物のコストが抑制され、経済性に優れる傾向にあることから、下記式（６）、（７）、（８）又は（９）で表される部分構造を有することが好ましい。また、組成物としての安定性がより向上する傾向にあることから、下記式（６）又は（７）で表される部分構造を有することがより好ましい。さらに、組成物を重合する際、副反応をより抑制できる傾向にあることから、式（６）で表される部分構造を有することが特に好ましい。
【０２２１】
【化９】
2013015174.tif 000010
【０２２２】
式中、Ｒ２０、Ｒ２１、Ｒ２２、Ｒ２３、Ｒ２４、Ｒ２５、Ｒ２６、Ｒ２７、Ｒ２８、Ｒ２９、Ｒ３０、Ｒ３１、Ｒ３２、Ｒ３３及びＲ３４はそれぞれ独立に、水素原子又は炭素数１〜２０の鎖状、分岐状若しくは環状の脂肪族炭化水素基又は置換若しくは無置換の芳香族炭化水素基を示す。
【０２２３】
成分（Ｃ）を具体的に例示するならば、単官能エピスルフィド化合物、ポリフェノール化合物のチオグリシジルエーテル化物である多官能エピスルフィド化合物、脂環式エピスルフィド化合物、各種ノボラック化合物のチオグリシジルエーテル化物である多官能エピスルフィド化合物、芳香族エピスルフィド化合物の核水素化物、複素環式エピスルフィド化合物、チオグリシジルエステル系エピスルフィド化合物、チオグリシジルアミン系エピスルフィド化合物、及びハロゲン化フェノール類をチオグリシジル化したエピスルフィド化合物、（含硫）多官能脂肪族エピスルフィド化合物、分子内にエピスルフィド基を有するシリコーン化合物、異種重合性官能基含有エピスルフィド化合物等が挙げられる。これらは単独で用いても、複数を組み合わせて用いてもよい。
【０２２４】
（単官能エピスルフィド化合物）
単官能エピスルフィド化合物は、３員環チオエーテル構造を１つ有する化合物であれば特に限定されるものではなく、具体的には、エチレンスルフィド、プロピレンスルフィド、１−ブテンスルフィド、２−ブテンスルフィド、ブタジエンスルフィド、ブタジエンジチオエポキシド、シクロブテンスルフィド、１，３−シクロブタジエンジチオエポキシド、１−ペンテンスルフィド、２−ペンテンスルフィド、１，３−ペンタジエンジチオエポキシド、１，４−ペンタジエンジチオエポキシド、２−メチル−２−ブテンスルフィド、２−メチル−３−ブテンスルフィド、シクロペンテンスルフィド、１，３−シクロペンタジエンジチオエポキシド、１−メチル−シクロブテンスルフィド、３−メチル−１−シクロブテンスルフィド、１−ヘキセンスルフィド、２−ヘキセンスルフィド、３−ヘキセンスルフィド、１，３−ヘキサジエンジチオエポキシド、１，４−ヘキサジエンジチオエポキシド、１，５−ヘキサジエンジチオエポキシド、１，３，５−ヘキサトリエントリチオエポキシド、シクロヘキセンスルフィド、１，３−シクロヘキサジエンジチオエポキシド、１，３，５−シクロヘキサトリエントリチオエポキシド、１−メチル−シクロペンテンスルフィド、３−メチル−シクロペンテンスルフィド、１−メチル−１，３−シクロペンタジエンジチオエポキシド、２−メチル−１，３−シクロペンタジエンジチオエポキシド、５−メチル−１，３−シクロペンタジエンジチオエポキシド、３，４−ジメチル−シクロブテンスルフィド、２，３−ジメチル−シクロブテンスルフィド、１，２−ジメチル−シクロブテンスルフィド、１，２−ジメチル−１，３−シクロブタジエンジチオエポキシド、２，３−ジメチル−１，３−シクロブタジエンジチオエポキシド、３，３−ジメチル−１，２−チオエポキシブタン、１−ヘプテンスルフィド、２−ヘプテンスルフィド、３−ヘプテンスルフィド、１，３−ヘプタジエンジチオエポキシド、１，４−ヘプタジエンジチオエポキシド、１，５−ヘプタジエンジチオエポキシド、１，５−ヘプタジエンジチオエポキシド、１，６−ヘプタジエンジチオエポキシド、１，３，５−ヘプタトリエントリチオエポキシド、１，３，６−ヘプタトリエントリチオエポキシド、１，４，６−ヘプタトリエントリチオエポキシド、シクロヘプテンスルフィド、１−メチル−シクロヘキセンスルフィド、３−メチル−シクロヘキセンスルフィド、４−メチル−シクロヘキセンスルフィド、１−メチル−１，３−シクロヘキサジエンジチオエポキシド、１−メチル−１，４−ヘキサジエンジチオエポキシド、１−メチル−１，３，５−ヘキサトリエントリチオエポキシド、１，２−チオエポキシ−５−ヘキセン、１，２−チオエポキシ−４−ビニルシクロヘキセン、２−ノルボルネンスルフィド、７−メチル−２−ノルボルネンスルフィド、７，７−ジメチル−２−ノルボルネンスルフィド、２−メチル−２−ノルボルネンスルフィド、２，３−ジメチル−２−ノルボルネンスルフィド、２，７−ジメチル−２−ノルボルネンスルフィド、２，７，７−トリメチル−２−ノルボルネンスルフィド、２，３−チオエポキシ−ビシクロ［２，２，２］オクタン、２，３−チオエポキシ−２−メチル−ビシクロ［２，２，２］オクタン、２，３−チオエポキシ−２，３−ジメチル−ビシクロ［２，２，２］オクタン、２，３−チオエポキシ−２，５−ジメチル−ビシクロ［２，２，２］オクタン、２，３−チオエポキシ−２，６−ジメチル−ビシクロ［２，２，２］オクタン、２，３−チオエポキシ−２，３，５−トリメチル−ビシクロ［２，２，２］オクタン、２，３−チオエポキシ−２，５，６−トリメチル−ビシクロ［２，２，２］オクタン、２，３−チオエポキシ−２，３，５，６−テトラメチル−ビシクロ［２，２，２］オクタン、チオエポキシヘキサヒドロフタル酸ジオクチル、チオエポキシヘキサヒドロフタル酸ジ−２−エチルヘキシル、スチベンスルフィド、フェニルチオグリシジルエーテル、３−（２，２，３，３−テトラフルオロプロポキシ）−１，２−チオエポキシプロパン、ピネンスルフィド、イソプレンモノスルフィド、１，２−チオエポキシエチルベンゼン、ナフチルチオグリシジルエーテル、３−（２−ビフェニロキシ）−１，２−チオエポキシプロパン、アリルチオグリシジルエーテル、１，１−ジフェニル−エチレンスルフィド、チオグリシジル（メタ）アクリレート、チオグリシジルブチレート、ヨードメチルチイラン、４−（２，３−チオエポキシプロピル）モルフォリン、チオグリシジルメチルエーテル、２−フェニル−プロピレンスルフィド、２，３−チオエポキシプロピル−フルフリルエーテル、２，３，４，５，６−ペンタフルオロスチレンスルフィド、エチル−３−フェニルチオグリシデート、リモネンスルフィド、チオエポキシスクシン酸、３−チオグリシドキシプロピルトリメトキシシラン、（３−チオグシリドキシプロピル）ペンタメチルジシロキサン、３−チオグリシドキシプロピル（メチル）ジメトキシシラン、３−チオグリシドキシプロピル（メチル）ジエトキシシラン、３−チオグリシドキシプロピル（メチル）ジブトキシシラン、２−（３，４−チオエポキシシクロヘキシル）エチル（メチル）ジメトキシシラン、２−（３，４−チオエポキシシクロヘキシル）エチル（フェニル）ジエトキシシラン、２，３−チオエポキシプロピル（メチル）ジメトキシシラン、２，３−チオエポキシプロピル（フェニル）ジメトキシシラン、３−チオグリシドキシプロピルトリメトキシシラン、３−チオグリシドキシプロピルトリエトキシシラン、３−チオグリシドキシプロピルトリブトキシシラン、２−（３，４−チオエポキシシクロヘキシル）エチルトリメトキシシラン、２−（３，４−チオエポキシシクロヘキシル）エチルトリエトキシシラン、２，３−チオエポキシプロピルトリメトキシシラン及び２，３−チオエポキシプロピルトリエトキシシランから選ばれ得る。
【０２２５】
上記の中でも、標準状態における蒸気圧が高く、取扱いが容易であり、組成物としての安定性がより向上する傾向にあり、重合する際の副反応をより抑制できる傾向にあることから、単官能エピスルフィド化合物は、以下の群から選ばれる少なくとも１種の化合物であることが好ましい。
【０２２６】
エチレンスルフィド、プロピレンスルフィド、１−ブテンスルフィド、２−ブテンスルフィド、ブタジエンスルフィド、ブタジエンジチオエポキシド、シクロブテンスルフィド、１，３−シクロブタジエンジチオエポキシド、１−ペンテンスルフィド、２−ペンテンスルフィド、１，３−ペンタジエンジチオエポキシド、１，４−ペンタジエンジチオエポキシド、２−メチル−２−ブテンスルフィド、２−メチル−３−ブテンスルフィド、シクロペンテンスルフィド、１，３−シクロペンタジエンジチオエポキシド、１−メチル−シクロブテンスルフィド、３−メチル−１−シクロブテンスルフィド、１−ヘキセンスルフィド、２−ヘキセンスルフィド、３−ヘキセンスルフィド、１，３−ヘキサジエンジチオエポキシド、１，４−ヘキサジエンジチオエポキシド、１，５−ヘキサジエンジチオエポキシド、１，３，５−ヘキサトリエントリチオエポキシド、シクロヘキセンスルフィド、１，３−シクロヘキサジエンジチオエポキシド、１，３，５−シクロヘキサトリエントリチオエポキシド、１−メチル−シクロペンテンスルフィド、３−メチル−シクロペンテンスルフィド、１−メチル−１，３−シクロペンタジエンジチオエポキシド、２−メチル−１，３−シクロペンタジエンジチオエポキシド、５−メチル−１，３−シクロペンタジエンジチオエポキシド、３，４−ジメチル−シクロブテンスルフィド、２，３−ジメチル−シクロブテンスルフィド、１，２−ジメチル−シクロブテンスルフィド、１，２−ジメチル−１，３−シクロブタジエンジチオエポキシド、２，３−ジメチル−１，３−シクロブタジエンジチオエポキシド、３，３−ジメチル−１，２−チオエポキシブタン、１−ヘプテンスルフィド、２−ヘプテンスルフィド、３−ヘプテンスルフィド、１，３−ヘプタジエンジチオエポキシド、１，４−ヘプタジエンジチオエポキシド、１，５−ヘプタジエンジチオエポキシド、１，５−ヘプタジエンジチオエポキシド、１，６−ヘプタジエンジチオエポキシド、１，３，５−ヘプタトリエントリチオエポキシド、１，３，６−ヘプタトリエントリチオエポキシド、１，４，６−ヘプタトリエントリチオエポキシド、シクロヘプテンスルフィド、１−メチル−シクロヘキセンスルフィド、３−メチル−シクロヘキセンスルフィド、４−メチル−シクロヘキセンスルフィド、１−メチル−１，３−シクロヘキサジエンジチオエポキシド、１−メチル−１，４−ヘキサジエンジチオエポキシド、１−メチル−１，３，５−ヘキサトリエントリチオエポキシド、１，２−チオエポキシ−５−ヘキセン、１，２−チオエポキシ−４−ビニルシクロヘキセン、チオエポキシヘキサヒドロフタル酸ジオクチル、チオエポキシヘキサヒドロフタル酸ジ−２−エチルヘキシル、スチベンスルフィド、フェニルチオグリシジルエーテル、３−（２，２，３，３−テトラフルオロプロポキシ）−１，２−チオエポキシプロパン、ピネンスルフィド、イソプレンモノスルフィド、１，２−チオエポキシエチルベンゼン、ナフチルチオグリシジルエーテル、３−（２−ビフェニロキシ）−１，２−チオエポキシプロパン、アリルチオグリシジルエーテル、１，１−ジフェニル−エチレンスルフィドオキシド、チオグリシジル（メタ）アクリレート、チオグリシジルブチレート、ヨードメチルチイラン、４−（２，３−チオエポキシプロピル）モルフォリン、チオグリシジルメチルエーテル、２−フェニル−プロピレンスルフィド、２，３−チオエポキシプロピル−フルフリルエーテル、２，３，４，５，６−ペンタフルオロスチレンスルフィド、エチル−３−フェニルチオグリシデート、リモネンスルフィド、チオエポキシスクシン酸、３−チオグリシドキシプロピルトリメトキシシラン、（３−チオグシリドキシプロピル）ペンタメチルジシロキサン、３−チオグリシドキシプロピル（メチル）ジメトキシシラン、３−チオグリシドキシプロピル（メチル）ジエトキシシラン、３−チオグリシドキシプロピル（メチル）ジブトキシシラン、２−（３，４−チオエポキシシクロヘキシル）エチル（メチル）ジメトキシシラン、２−（３，４−チオエポキシシクロヘキシル）エチル（フェニル）ジエトキシシラン、２，３−チオエポキシプロピル（メチル）ジメトキシシラン、２，３−チオエポキシプロピル（フェニル）ジメトキシシラン、３−チオグリシドキシプロピルトリメトキシシラン、３−チオグリシドキシプロピルトリエトキシシラン、３−チオグリシドキシプロピルトリブトキシシラン、２−（３，４−チオエポキシシクロヘキシル）エチルトリメトキシシラン、２−（３，４−チオエポキシシクロヘキシル）エチルトリエトキシシラン、２，３−チオエポキシプロピルトリメトキシシラン及び２，３−チオエポキシプロピルトリエトキシシラン。
【０２２７】
さらに好ましくは、単官能エピスルフィド化合物は、以下の群から選ばれる少なくとも１種の化合物である。
【０２２８】
プロピレンスルフィド、１−ブテンスルフィド、２−ブテンスルフィド、ブタジエンスルフィド、ブタジエンジチオエポキシド、１−ペンテンスルフィド、２−ペンテンスルフィド、１，３−ペンタジエンジチオエポキシド、１，４−ペンタジエンジチオエポキシド、２−メチル−２−ブテンスルフィド、２−メチル−３−ブテンスルフィド、シクロペンテンスルフィド、１−メチル−シクロブテンスルフィド、３−メチル−１−シクロブテンスルフィド、１−ヘキセンスルフィド、２−ヘキセンスルフィド、３−ヘキセンスルフィド、１，３−ヘキサジエンジチオエポキシド、１，４−ヘキサジエンジチオエポキシド、１，５−ヘキサジエンジチオエポキシド、１，３，５−ヘキサトリエントリチオエポキシド、シクロヘキセンスルフィド、１，３−シクロヘキサジエンジチオエポキシド、１−メチル−シクロペンテンスルフィド、３−メチル−シクロペンテンスルフィド、２−ヘプテンスルフィド、３−ヘプテンスルフィド、１，３−ヘプタジエンジチオエポキシド、１，４−ヘプタジエンジチオエポキシド、１，５−ヘプタジエンジチオエポキシド、１，５−ヘプタジエンジチオエポキシド、１，６−ヘプタジエンジチオエポキシド、１−メチル−シクロヘキセンスルフィド、３−メチル−シクロヘキセンスルフィド、４−メチル−シクロヘキセンスルフィド、１，２−チオエポキシ−５−ヘキセン、１，２−チオエポキシ−４−ビニルシクロヘキセン、スチベンスルフィド、フェニルチオグリシジルエーテル、３−（２，２，３，３−テトラフルオロプロポキシ）−１，２−チオエポキシプロパン、ピネンスルフィド、イソプレンモノスルフィド、１，２−チオエポキシエチルベンゼン、ナフチルチオグリシジルエーテル、３−（２−ビフェニロキシ）−１，２−チオエポキシプロパン、アリルチオグリシジルエーテル、１，１−ジフェニル−エチレンスルフィド、チオグリシジル（メタ）アクリレート、チオグリシジルブチレート、ヨードメチルチイラン、４−（２，３−チオエポキシプロピル）モルフォリン、チオグリシジルメチルエーテル、２−フェニル−プロピレンスルフィド、２，３−チオエポキシプロピル−フルフリルエーテル、２，３，４，５，６−ペンタフルオロスチレンスルフィド、エチル−３−フェニルチオグリシデート、リモネンスルフィド、チオエポキシスクシン酸、３−チオグリシドキシプロピルトリメトキシシラン、（３−チオグシリドキシプロピル）ペンタメチルジシロキサン、３−チオグリシドキシプロピル（メチル）ジメトキシシラン、３−チオグリシドキシプロピル（メチル）ジエトキシシラン、３−チオグリシドキシプロピル（メチル）ジブトキシシラン、２−（３，４−チオエポキシシクロヘキシル）エチル（メチル）ジメトキシシラン、２−（３，４−チオエポキシシクロヘキシル）エチル（フェニル）ジエトキシシラン、２，３−チオエポキシプロピル（メチル）ジメトキシシラン、２，３−チオエポキシプロピル（フェニル）ジメトキシシラン、３−チオグリシドキシプロピルトリメトキシシラン、３−チオグリシドキシプロピルトリエトキシシラン、３−チオグリシドキシプロピルトリブトキシシラン、２−（３，４−チオエポキシシクロヘキシル）エチルトリメトキシシラン、２−（３，４−チオエポキシシクロヘキシル）エチルトリエトキシシラン、２，３−チオエポキシプロピルトリメトキシシラン、及び２，３−チオエポキシプロピルトリエトキシシラン。
【０２２９】
（多官能エピスルフィド化合物）
ポリフェノール化合物のチオグリシジルエーテル化物である多官能エピスルフィド化合物は、特に限定されるものではなく、具体的には、ビスフェノールＡ、ビスフェノールＦ、ビスフェノールＳ、４，４’−ビフェノール、テトラメチルビスフェノールＡ、ジメチルビスフェノールＡ、テトラメチルビスフェノールＦ、ジメチルビスフェノールＦ、テトラメチルビスフェノールＳ、ジメチルビスフェノールＳ、テトラメチル−４，４’−ビフェノール、ジメチル−４，４’−ビフェニルフェノール、１−（４−ヒドロキシフェニル）−２−［４−（１，１−ビス−（４−ヒドロキシフェニル）エチル）フェニル］プロパン、２，２’−メチレン−ビス（４−メチル−６−ｔ−ブチルフェノール）、４，４’−ブチリデン−ビス（３−メチル−６−ｔ−ブチルフェノール）、トリスヒドロキシフェニルメタン、レゾルシノール、ハイドロキノン、２，６−ジ（ｔ−ブチル）ハイドロキノン、ピロガロール、ジイソプロピリデン骨格を有するフェノール類、１，１−ジ（４−ヒドロキシフェニル）フルオレン等のフルオレン骨格を有するフェノール類、及びフェノール化ポリブタジエン等のポリフェノール化合物のチオグリシジルエーテル化物から選ばれ得る。
【０２３０】
上記の中でも、製造が容易であり、組成物としてのコストが抑制され、経済性に優れることから、ビスフェノールＡ骨格又はビスフェノールＦ骨格を有するフェノール類のチオグリシジルエーテル化物である多官能エピスルフィド化合物が好ましい。
【０２３１】
ビスフェノール骨格を有するフェノール類のチオグリシジルエーテル化物である多官能エピスルフィド化合物の代表的な例を下記に示す。
【０２３２】
【化１０】
2013015174.tif 000011
【０２３３】
（脂環式エピスルフィド化合物）
脂環式エピスルフィド化合物は、脂環式エピスルフィド構造を有するエピスルフィド化合物であれば、特に限定されるものではなく、例えば、シクロヘキセンスルフィド基、トリシクロデセンスルフィド基又はシクロペンテンスルフィド基等を有するエピスルフィド化合物から選ばれ得る。
【０２３４】
脂環式エピスルフィド化合物の具体例としては、３，４−チオエポキシシクロヘキセニルメチル−３’，４’−チオエポキシシクロヘキセンカルボキシレート、３，４−チオエポキシシクロヘキシルメチル−３，４−チオエポキシシクロヘキサンカルボキシレート、３，４−チオエポキシシクロヘキシルオクチル−３，４−チオエポキシシクロヘキサンカルボキシレート、２−（３，４−チオエポキシシクロヘキシル−５，５−スピロ−３，４−チオエポキシ）シクロヘキサン−メタ−ジオキサン、ビス（３，４−チオエポキシシクロヘキシルメチル）アジペート、ビニルシクロヘキセンジスルフィド、ビス（３，４−チオエポキシ−６−メチルシクロヘキシルメチル）アジペート、３，４−チオエポキシ−６−メチルシクロヘキシル−３，４−チオエポキシ−６−メチルシクロヘキサンカルボキシレート、メチレンビス（３，４−チオエポキシシクロヘキサン）、ジシクロペンタジエンジチオエポキサイド、エチレングリコールジ（３，４−チオエポキシシクロヘキシルメチル）エーテル、エチレンビス（３，４−チオエポキシシクロヘキサンカルボキシレート）、及び１，２，８，９−ジチオエポキシリモネンが挙げられる。他の多官能脂環式エピスルフィド化合物としては、２，２−ビス（ヒドロキシメチル）−１−ブタノールの１，２−エポキシ−４−（２−チイラニル）シクロヘキセン又は１，２−チオエポキシ−４−（２−チイラニル）シクロヘキセン付加物等が挙げられる。
【０２３５】
脂環式エピスルフィド化合物の代表的な例を下記に示す。
【０２３６】
【化１１】
2013015174.tif 000012
【０２３７】
【化１２】
2013015174.tif 000013
【０２３８】
（ノボラック化合物のチオグリシジルエーテル化物である多官能エピスルフィド化合物）
ノボラック化合物のチオグリシジルエーテル化物である多官能エピスルフィド化合物は、特に限定されるものではなく、例えば、フェノール、クレゾール類、エチルフェノール類、ブチルフェノール類、オクチルフェノール類、ビスフェノールＡ、ビスフェノールＦ、ビスフェノールＳ、及びナフトール類等の各種フェノールを原料とするノボラック化合物、キシリレン骨格含有フェノールノボラック化合物、ジシクロペンタジエン骨格含有フェノールノボラック化合物、ビフェニル骨格含有フェノールノボラック化合物、並びに、フルオレン骨格含有フェノールノボラック化合物等の各種ノボラック化合物のチオグリシジルエーテル化物から選ばれ得る。
【０２３９】
上記の中でも、製造が容易であり、組成物としてのコストが抑制され、経済性に優れることから、フェノール又はクレゾール類等を原料とするノボラック化合物のチオグリシジルエーテル化物が好ましい。
【０２４０】
ノボラック化合物のチオグリシジルエーテル化物である多官能エピスルフィド化合物の代表的な例を下記に示す。
【０２４１】
【化１３】
2013015174.tif 000014
式中、ｎは１以上の数を示す。
【０２４２】
（芳香族エピスルフィド化合物の核水素化物）
芳香族エピスルフィド化合物の核水素化物は、特に限定されるものではなく、例えば、フェノール化合物（ビスフェノールＡ、ビスフェノールＦ、ビスフェノールＳ、４，４’−ビフェノール等）のチオグリシジルエーテル化物、又は各種フェノール（フェノール、クレゾール類、エチルフェノール類、ブチルフェノール類、オクチルフェノール類、ビスフェノールＡ、ビスフェノールＦ、ビスフェノールＳ、ナフトール類等）の芳香環を核水素化したもの、並びに、ノボラック化合物のチオグリシジルエーテル化物の核水素化物から選ばれ得る。
【０２４３】
（複素環式エピスルフィド化合物）
複素環式エピスルフィド化合物は、特に限定されるものではなく、例えば、イソシアヌル環、及びヒダントイン環等の複素環を有する複素環式エピスルフィド化合物から選ばれ得る。
【０２４４】
（チオグリシジルエステル系エピスルフィド化合物）
チオグリシジルエステル系エピスルフィド化合物は、特に限定されるものではなく、例えば、ヘキサヒドロフタル酸ジグリシジルエステル及びテトラヒドロフタル酸ジグリシジルエステル等の、カルボン酸化合物から誘導されるエピスルフィド化合物から選ばれ得る。
【０２４５】
（チオグリシジルアミン系エピスルフィド化合物）
チオグリシジルアミン系エピスルフィド化合物は、特に限定されるものではなく、例えば、アニリン、トルイジン、ｐ−フェニレンジアミン、ｍ−フェニレンジアミン、ジアミノジフェニルメタン誘導体及びジアミノメチルベンゼン誘導体等のアミンをチオグリシジル化したエピスルフィド化合物から選ばれ得る。
【０２４６】
（ハロゲン化フェノール類をチオグリシジル化したエピスルフィド化合物）
ハロゲン化フェノール類をチオグリシジル化したエピスルフィド化合物は、特に限定されるものではなく、例えば、ブロム化ビスフェノールＡ、ブロム化ビスフェノールＦ、ブロム化ビスフェノールＳ、ブロム化フェノールノボラック、ブロム化クレゾールノボラック、クロル化ビスフェノールＳ、及びクロル化ビスフェノールＡ等のハロゲン化フェノール類をチオグリシジルエーテル化したエピスルフィド化合物から選ばれ得る。
【０２４７】
（（含硫）多官能脂肪族エピスルフィド化合物）
（含硫）多官能脂肪族エピスルフィド化合物としては、特に限定されるものではなく、具体的には、１，１−ビス（エピチオエチル）メタン、１−（エピチオエチル）−１−（β−エピチオプロピル）メタン、１，１−ビス（β−エピチオプロピル）メタン、１−（エピチオエチル）−１−（β−エピチオプロピル）エタン、１，２−ビス（β−エピチオプロピルエタン、１−（エピチオエチル）−３−（β−エピチオプロピル）ブタン、１，３−ビス（β−エピチオプロピル）プロパン、１−（エピチオエチル）−４−（β−エピチオプロピル）ペンタン、１，４−ビス（β−エピチオプロピル）ブタン、１−（エピチオエチル）−５−（β−エピチオプロピル）ヘキサン、１−（エピチオエチル）−２−（γ−エピチオブチルチオ）エタン、１−（エピチオエチル）−２−〔２−（γ−エピチオブチルチオ）エチルチオ〕エタン、テトラキス（β−エピチオプロピル）メタン、１，１，１−トリス（β−エピチオプロピル）プロパン、１，３−ビス（β−エピチオプロピル）−１−（β−エピチオプロピル）−２−チアプロパン、１，５−ビス（β−エピチオプロピル）−２，４−ビス（β−エピチオプロピル）−３−チアペンタン、１，３または１，４−ビス（エピチオエチル）シクロヘキサン、１，３または１，４−ビス（β−エピチオプロピル）シクロヘキサン、２，５−ビス（エピチオエチル）−１，４−ジチアン、２，５−ビス（β−エピチオプロピル）−１，４−ジチアン、４−エピチオエチル−１、２−シクロヘキセンスルフィド、２，２−ビス〔４−（エピチオエチル）シクロヘキシル〕プロパン、２，２−ビス〔４−（β−エピチオプロピル）シクロヘキシル〕プロパン、ビス〔４−（エピチオエチル）シクロヘキシル〕メタン、ビス〔４−（β−エピチオプロピル）シクロヘキシル〕メタン、ビス〔４−（β−エピチオプロピル）シクロヘキシル〕スルフィド、ビス〔４−（エピチオエチル）シクロヘキシル〕スルフィド、ビス（β−エピチオプロピル）エーテル、ビス（β−エピチオプロピルオキシ）メタン、１，２−ビス（β−エピチオプロピルオキシ）エタン、１，３−ビス（β−エピチオプロピルオキシ）プロパン、１，２−ビス（β−エピチオプロピルオキシ）プロパン、１−（β−エピチオプロピルオキシ）−２−（β−エピチオプロピルオキシメチル）プロパン、１，４−ビス（β−エピチオプロピルオキシ）ブタン、１，３−ビス（β−エピチオプロピルオキシ）ブタン、１−（β−エピチオプロピルオキシ）−３−（β−エピチオプロピルオキシメチル）ブタン、１，５−ビス（β−エピチオプロピルオキシ）ペンタン、１−（β−エピチオプロピルオキシ）−４−（β−エピチオプロピルオキシメチル）ペンタン、１，６−ビス（β−エピチオプロピルオキシ）ヘキサン、１−（β−エピチオプロピルオキシ）−５−（β−エピチオプロピルオキシメチル）ヘキサン、１−（β−エピチオプロピルオキシ）−２−〔（２−β−エピチオプロピルオキシエチル）オキシ〕エタン、１−（β−エピチオプロピルオキシ）−２−［〔２−（２−β−エピチオプロピルオキシエチル）オキシエチル〕オキシ］エタン、テトラキス（β−エピチオプロピルオキシメチル）メタン、１，１，１−トリス（β−エピチオプロピルオキシメチル）プロパン、１，５−ビス（β−エピチオプロピルオキシ）−２−（β−エピチオプロピルオキシメチル）−３−チアペンタン、１，５−ビス（β−エピチオプロピルオキシ）−２，４−ビス（β−エピチオプロピルオキシメチル）−３−チアペンタン；
【０２４８】
１−（β−エピチオプロピルオキシ）−２，２−ビス（β−エピチオプロピルオキシメチル）−４−チアヘキサン、１，５，６−トリス（β−エピチオプロピルオキシ）−４−（β−エピチオプロピルオキシメチル）−３−チアヘキサン、１，８−ビス（β−エピチオプロピルオキシ）−４−（β−エピチオプロピルオキシメチル）−３，６−ジチアオクタン、１，８−ビス（β−エピチオプロピルオキシ）−４，５−ビス（β−エピチオプロピルオキシメチル）−３，６−ジチアオクタン、１，８−ビス（β−エピチオプロピルオキシ）−４，４−ビス（β−エピチオプロピルオキシメチル）−３，６−ジチアオクタン、１，８−ビス（β−エピチオプロピルオキシ）−２，４，５−トリス（β−エピチオプロピルオキシメチル）−３，６−ジチアオクタン、１，８−ビス（β−エピチオプロピルオキシ）−２，５−ビス（β−エピチオプロピルオキシメチル）−３，６−ジチアオクタン、１，９−ビス（β−エピチオプロピルオキシ）−５−（β−エピチオプロピルオキシメチル）−５−〔（２−β−エピチオプロピルオキシエチル）オキシメチル〕−３，７−ジチアノナン、１，１０−ビス（β−エピチオプロピルオキシ）−５，６−ビス〔（２−β−エピチオプロピルオキシエチル）オキシ〕−３，６，９−トリチアデカン、１，１１−ビス（β−エピチオプロピルオキシ）−４，８−ビス（β−エピチオプロピルオキシメチル）−３，６，９−トリチアウンデカン、１，１１−ビス（β−エピチオプロピルオキシ）−５，７−ビス（β−エピチオプロピルオキシメチル）−３，６，９−トリチアウンデカン、１，１１−ビス（β−エピチオプロピルオキシ）−５，７−〔（２−β−エピチオプロピルオキシエチル）オキシメチル〕−３，６，９−トリチアウンデカン、１，１１−ビス（β−エピチオプロピルオキシ）−４，７−ビス（β−エピチオプロピルオキシメチル）−３，６，９−トリチアウンデカン、１，３または１，４−ビス（β−エピチオプロピルオキシ）シクロヘキサン、１，３または１，４−ビス（β−エピチオプロピルオキシメチル）シクロヘキサン、ビス〔４−（β−エピチオプロピルオキシ）シクロヘキシル〕メタン、２，２−ビス〔４−（β−エピチオプロピルオキシ）シクロヘキシル〕プロパン、ビス〔４−（β−エピチオプロピルオキシ）シクロヘキシル〕スルフィド、２，５−ビス（β−エピチオプロピルオキシメチル）−１，４−ジチアン、２，５−ビス（β−エピチオプロピルオキシエチルオキシメチル）−１，４−ジチアン、ビス（β−エピチオプロピル）スルフィド、ビス（β−エピチオプロピル）ジスルフィド、ビス（β−エピチオプロピル）トリスルフィド、ビス（β−エピチオプロピルチオ）メタン、ビス（β−エピチオプロピルジチオ）メタン、ビス（β−エピチオプロピルジチオ）エタン、ビス（β−エピチオプロピルジチオエチル）スルフィド、ビス（β−エピチオプロピルジチオエチル）ジスルフィド、１，２−ビス（β−エピチオプロピルチオ）エタン、１，３−ビス（β−エピチオプロピルチオ）プロパン、１，２−ビス（β−エピチオプロピルチオ）プロパン、１−（β−エピチオプロピルチオ）−２−（β−エピチオプロピルチオメチル）プロパン、１，４−ビス（β−エピチオプロピルチオ）ブタン、１，３−ビス（β−エピチオプロピルチオ）ブタン、１−（β−エピチオプロピルチオ）−３−（β−エピチオプロピルチオメチル）ブタン、１，５−ビス（β−エピチオプロピルチオ）ペンタン、１−（β−エピチオプロピルチオ）−４−（β−エピチオプロピルチオメチル）ペンタン、１，６−ビス（β−エピチオプロピルチオ）ヘキサン、１−（β−エピチオプロピルチオ）−５−（β−エピチオプロピルチオメチル）ヘキサン、１−（β−エピチオプロピルチオ）−２−〔（２−β−エピチオプロピルチオエチル）チオ〕エタン、１−（β−エピチオプロピルチオ）−２−［〔２−（２−β−エピチオプロピルチオエチル）チオエチル〕チオ］エタンテトラキス（β−エピチオプロピルチオメチル）メタン、テトラキス（β−エピチオプロピルジチオメチル）メタン、１，１，１−トリス（β−エピチオプロピルチオメチル）プロパン、１，２，３−トリス（β−エピチオプロピルジチオ）プロパン、１，５−ビス（β−エピチオプロピルチオ）−２−（β−エピチオプロピルチオメチル）−３−チアペンタン、１，５−ビス（β−エピチオプロピルチオ）−２，４−ビス（β−エピチオプロピルチオメチル）−３−チアペンタン、
【０２４９】
１，６−ビス（β−エピチオプロピルジチオメチル）−２−（β−エピチオプロピルジチオエチルチオ）−４−チアヘキサン、１−（β−エピチオプロピルチオ）−２，２−ビス（β−エピチオプロピルチオメチル）−４−チアヘキサン、１，５，６−トリス（β−エピチオプロピルチオ）−４−（β−エピチオプロピルチオメチル）−３−チアヘキサン、１，８−ビス（β−エピチオプロピルチオ）−４−（β−エピチオプロピルチオメチル）−３，６−ジチアオクタン、１，８−ビス（β−エピチオプロピルチオ）−４，５−ビス（β−エピチオプロピルチオメチル）−３，６−ジチアオクタン、１，８−ビス（β−エピチオプロピルチオ）−４，４−ビス（β−エピチオプロピルチオメチル）−３，６−ジチアオクタン、１，８−ビス（β−エピチオプロピルチオ）−２，４，５−トリス（β−エピチオプロピルチオメチル）−３，６−ジチアオクタン、１，８−ビス（β−エピチオプロピルチオ）−２，５−ビス（β−エピチオプロピルチオメチル）−３，６−ジチアオクタン、１，９−ビス（β−エピチオプロピルチオ）−５−（β−エピチオプロピルチオメチル）−５−〔（２−β−エピチオプロピルチオエチル）チオメチル〕−３，７−ジチアノナン、１，１０−ビス（β−エピチオプロピルチオ）−５，６−ビス〔（２−β−エピチオプロピルチオエチル）チオ〕−３，６，９−トリチアデカン、１，１１−ビス（β−エピチオプロピルチオ）−４，８−ビス（β−エピチオプロピルチオメチル）−３，６，９−トリチアウンデカン、１，１１−ビス（β−エピチオプロピルチオ）−５，７−ビス（β−エピチオプロピルチオメチル）−３，６，９−トリチアウンデカン、１，１１−ビス（β−エピチオプロピルチオ）−５，７−〔（２−β−エピチオプロピルチオエチル）チオメチル〕−３，６，９−トリチアウンデカン、１，１１−ビス（β−エピチオプロピルチオ）−４，７−ビス（β−エピチオプロピルチオメチル）−３，６，９−トリチアウンデカン、テトラ〔２−（β−エピチオプロピルチオ）アセチルメチル〕メタン、１，１，１−トリ〔２−（β−エピチオプロピルチオ）アセチルメチル〕プロパン、テトラ〔２−（β−エピチオプロピルチオメチル）アセチルメチル〕メタン、１，１，１−トリ〔２−（β−エピチオプロピルチオメチル）アセチルメチル〕プロパン、１，３または１，４−ビス（β−エピチオプロピルチオ）シクロヘキサン、１，３または１，４−ビス（β−エピチオプロピルチオメチル）シクロヘキサン、２，５−ビス（β−エピチオプロピルチオメチル）−１，４−ジチアン、２，５−ビス（β−エピチオプロピルジチオメチル）−１，４−ジチアン、２，５−ビス（β−エピチオプロピルチオエチルチオメチル）−１，４−ジチアン、ビス〔４−（β−エピチオプロピルチオ）シクロヘキシル〕メタン、２，２−ビス〔４−（β−エピチオプロピルチオ）シクロヘキシル〕プロパン、ビス〔４−（β−エピチオプロピルチオ）シクロヘキシル〕スルフィド、２，２−ビス〔４−（β−エピチオプロピルチオ）シクロヘキシル〕プロパン、ビス〔４−（β−エピチオプロピルチオ）シクロヘキシル〕スルフィドから選ばれ得る。
【０２５０】
上記の中でも、製造が容易であるため、組成物としてのコストが抑制でき、経済性に優れることから、（含硫）多官能脂肪族エピスルフィド化合物としては、以下の群から選ばれる、少なくとも１種の化合物であることが好ましい。
【０２５１】
ビス（β−エピチオプロピルオキシ）メタン、１，２−ビス（β−エピチオプロピルオキシ）エタン、１，３−ビス（β−エピチオプロピルオキシ）プロパン、１，２−ビス（β−エピチオプロピルオキシ）プロパン、１−（β−エピチオプロピルオキシ）−２−（β−エピチオプロピルオキシメチル）プロパン、１，４−ビス（β−エピチオプロピルオキシ）ブタン、１，３−ビス（β−エピチオプロピルオキシ）ブタン、１−（β−エピチオプロピルオキシ）−３−（β−エピチオプロピルオキシメチル）ブタン、１，６−ビス（β−エピチオプロピルオキシ）ヘキサン、１−（β−エピチオプロピルオキシ）−５−（β−エピチオプロピルオキシメチル）ヘキサン、１−（β−エピチオプロピルオキシ）−２−〔（２−β−エピチオプロピルオキシエチル）オキシ〕エタン、１−（β−エピチオプロピルオキシ）−２−［〔２−（２−β−エピチオプロピルオキシエチル）オキシエチル〕オキシ］エタン、テトラキス（β−エピチオプロピルオキシメチル）メタン、１，１，１−トリス（β−エピチオプロピルオキシメチル）プロパン、１−（β−エピチオプロピルオキシ）−２，２−ビス（β−エピチオプロピルオキシメチル）−４−チアヘキサン、１，５，６−トリス（β−エピチオプロピルオキシ）−４−（β−エピチオプロピルオキシメチル）−３−チアヘキサン、
【０２５２】
１，８−ビス（β−エピチオプロピルオキシ）−４−（β−エピチオプロピルオキシメチル）−３，６−ジチアオクタン、１，８−ビス（β−エピチオプロピルオキシ）−４，５−ビス（β−エピチオプロピルオキシメチル）−３，６−ジチアオクタン、１，８−ビス（β−エピチオプロピルオキシ）−４，４−ビス（β−エピチオプロピルオキシメチル）−３，６−ジチアオクタン、１，８−ビス（β−エピチオプロピルオキシ）−２，４，５−トリス（β−エピチオプロピルオキシメチル）−３，６−ジチアオクタン、１，８−ビス（β−エピチオプロピルオキシ）−２，５−ビス（β−エピチオプロピルオキシメチル）−３，６−ジチアオクタン、１，３または１，４−ビス（β−エピチオプロピルオキシ）シクロヘキサン、１，３または１，４−ビス（β−エピチオプロピルオキシメチル）シクロヘキサン、ビス〔４−（β−エピチオプロピルオキシ）シクロヘキシル〕メタン、２，２−ビス〔４−（β−エピチオプロピルオキシ）シクロヘキシル〕プロパン、ビス〔４−（β−エピチオプロピルオキシ）シクロヘキシル〕スルフィド、２，５−ビス（β−エピチオプロピルオキシメチル）−１，４−ジチアン、２，５−ビス（β−エピチオプロピルオキシエチルオキシメチル）−１，４−ジチアン、ビス（β−エピチオプロピル）スルフィド、ビス（β−エピチオプロピル）ジスルフィド、ビス（β−エピチオプロピルチオ）メタン、ビス（β−エピチオプロピルジチオ）メタン、ビス（β−エピチオプロピルジチオ）エタン、ビス（β−エピチオプロピルジチオエチル）スルフィド、ビス（β−エピチオプロピルジチオエチル）ジスルフィド、１，２−ビス（β−エピチオプロピルチオ）エタン、１，３−ビス（β−エピチオプロピルチオ）プロパン、１，２−ビス（β−エピチオプロピルチオ）プロパン、
【０２５３】
１−（β−エピチオプロピルチオ）−２−（β−エピチオプロピルチオメチル）プロパン、１，４−ビス（β−エピチオプロピルチオ）ブタン、１，３−ビス（β−エピチオプロピルチオ）ブタン、１−（β−エピチオプロピルチオ）−３−（β−エピチオプロピルチオメチル）ブタン、１，６−ビス（β−エピチオプロピルチオ）ヘキサン、１−（β−エピチオプロピルチオ）−５−（β−エピチオプロピルチオメチル）ヘキサン、１−（β−エピチオプロピルチオ）−２−〔（２−β−エピチオプロピルチオエチル）チオ〕エタン、１−（β−エピチオプロピルチオ）−２−［〔２−（２−β−エピチオプロピルチオエチル）チオエチル〕チオ］エタンテトラキス（β−エピチオプロピルチオメチル）メタン、テトラキス（β−エピチオプロピルジチオメチル）メタン、１，１，１−トリス（β−エピチオプロピルチオメチル）プロパン、１，２，３−トリス（β−エピチオプロピルジチオ）プロパン、１，６−ビス（β−エピチオプロピルジチオメチル）−２−（β−エピチオプロピルジチオエチルチオ）−４−チアヘキサン、１−（β−エピチオプロピルチオ）−２，２−ビス（β−エピチオプロピルチオメチル）−４−チアヘキサン、１，５，６−トリス（β−エピチオプロピルチオ）−４−（β−エピチオプロピルチオメチル）−３−チアヘキサン、
【０２５４】
１，８−ビス（β−エピチオプロピルチオ）−４−（β−エピチオプロピルチオメチル）−３，６−ジチアオクタン、１，８−ビス（β−エピチオプロピルチオ）−４，５−ビス（β−エピチオプロピルチオメチル）−３，６−ジチアオクタン、１，８−ビス（β−エピチオプロピルチオ）−４，４−ビス（β−エピチオプロピルチオメチル）−３，６−ジチアオクタン、１，８−ビス（β−エピチオプロピルチオ）−２，４，５−トリス（β−エピチオプロピルチオメチル）−３，６−ジチアオクタン、１，８−ビス（β−エピチオプロピルチオ）−２，５−ビス（β−エピチオプロピルチオメチル）−３，６−ジチアオクタン、テトラ〔２−（β−エピチオプロピルチオ）アセチルメチル〕メタン、１，１，１−トリ〔２−（β−エピチオプロピルチオ）アセチルメチル〕プロパン、テトラ〔２−（β−エピチオプロピルチオメチル）アセチルメチル〕メタン、１，１，１−トリ〔２−（β−エピチオプロピルチオメチル）アセチルメチル〕プロパン、１，３または１，４−ビス（β−エピチオプロピルチオ）シクロヘキサン、１，３または１，４−ビス（β−エピチオプロピルチオメチル）シクロヘキサン、２，５−ビス（β−エピチオプロピルチオメチル）−１，４−ジチアン、２，５−ビス（β−エピチオプロピルジチオメチル）−１，４−ジチアン、２，５−ビス（β−エピチオプロピルチオエチルチオメチル）−１，４−ジチアン、ビス〔４−（β−エピチオプロピルチオ）シクロヘキシル〕メタン、２，２−ビス〔４−（β−エピチオプロピルチオ）シクロヘキシル〕プロパン、ビス〔４−（β−エピチオプロピルチオ）シクロヘキシル〕スルフィド、２，２−ビス〔４−（β−エピチオプロピルチオ）シクロヘキシル〕プロパン、ビス〔４−（β−エピチオプロピルチオ）シクロヘキシル〕スルフィド。
【０２５５】
（分子内にエピスルフィド基を有するシリコーン化合物）
分子内にエピスルフィド基を有するシリコーン化合物は、特に限定されるものではなく、例えば、下記式（１３）で表される化合物から選ばれ得る。
（Ｒ７０Ｒ７１Ｒ７２ＳｉＯ１／２）ａ（Ｒ７３Ｒ７４ＳｉＯ２／２）ｂ（Ｒ７５ＳｉＯ３／２）ｃ（ＳｉＯ４／２）ｄ    （１３）
【０２５６】
式（１３）中、ａ、ｂ、ｃ及びｄはそれぞれ、ａ＋ｂ＋ｃ＋ｄ＝１．０を満たす数値であり、０≦ａ／（ａ＋ｂ＋ｃ＋ｄ）≦１、０≦ｂ／（ａ＋ｂ＋ｃ＋ｄ）≦１、０≦ｃ／（ａ＋ｂ＋ｃ＋ｄ）≦１、且つ０≦ｄ／（ａ＋ｂ＋ｃ＋ｄ）＜１である。Ｒ７０〜Ｒ７５のうち少なくとも１個は、エピスルフィド基を含有する基を表し、その他のＲ７０〜Ｒ７５は、直鎖状若しくは分岐状の炭素数１〜８の炭化水素基又は該炭化水素基がフッ素化された基を表す。これらは互いに同一であっても異なっていてもよい。
【０２５７】
（異種重合性官能基含有エピスルフィド化合物）
異種重合性官能基含有エピスルフィド化合物は、特に限定されるものではなく、例えば下記式（１４）で表される化合物から選ばれ得る。
【０２５８】
【化１４】
2013015174.tif 000015
【０２５９】
上記式（１４）中、Ｒ８０〜Ｒ８２は、チア化されていてもよい置換又は未置換の鎖状、分岐状、環状の脂肪族又は芳香族炭化水素基を示す。ｍ、ｎ、ｏ及びｐは、それぞれ独立に１以上の数を示す。Ｘは、エピスルフィド基を示す。Ｙは、単種の重合性官能基を示す場合、環状チオエーテル構造、ラクトン構造、環状カーボネート構造、及びその含硫黄類縁構造、環状アセタール構造、及びその含硫黄類縁構造、環状アミン構造、環状イミノエーテル構造、ラクタム構造、環状チオウレア構造、環状ホスフィナート構造、環状ホスホナイト構造、環状ホスファイト構造、ビニル構造、アリル構造、（メタ）アクリル構造、シクロアルカン構造から選ばれる構造を示す。複数種の重合性官能基を示す場合、上記の群より選ばれる少なくとも２種の構造を示す。
【０２６０】
（Ａ）２つ以上のエーテル基を有するエーテル化合物、三価リン化合物、及びケトン化合物からなる群より選ばれる少なくとも１種の化合物と前記（Ｂ）三ハロゲン化ホウ素との混合比率は、以下の式（５）で算出される指標αで表すことができる。
指標α＝（αｅ＋αｐ＋αｋ）／αｂ  （５）
αｅ：（Ａ−１）エーテル化合物のエーテル基の物質量（ｍｏｌ）
αｐ：（Ａ−２）三価リン化合物に含有される三価のリン原子の物質量（ｍｏｌ）
αｋ：（Ａ−３）ケトン化合物のケトン基の物質量（ｍｏｌ）
αｂ：（Ｂ）三ハロゲン化ホウ素の物質量（ｍｏｌ）
【０２６１】
指標αは、組成物中に含有される（Ｂ）三ハロゲン化ホウ素の全てが、（Ａ）２つ以上のエーテル基を有するエーテル化合物、三価リン化合物、及びケトン化合物からなる群より選ばれる少なくとも１種の化合物と配位結合を介した化合物（錯体）を形成し、室温下で組成物を調整する際、（Ｃ）エピスルフィド化合物の重合をより抑制でき、組成物の安定性がより向上する傾向にあることから、１以上であることが好ましい。同様の観点から、指標αは、１．５以上であることがより好ましい。
【０２６２】
（Ａ）２つ以上のエーテル基を有するエーテル化合物、三価リン化合物、及びケトン化合物からなる群より選ばれる少なくとも１種の化合物と（Ｂ）三ハロゲン化ホウ素とが配位結合を介した化合物が変質する可能性がある場合は、該化合物の安定性を高めるため、指標αは、２以上であることが好ましい。
【０２６３】
指標αは、組成物を重合する際、（Ｃ）エピスルフィド化合物に含有されるエピスルフィド基の残留をより抑制できる傾向にあることから、１０００以下であることが好ましい。組成物を重合し、得られる重合物中に含有される（Ａ）２つ以上のエーテル基を有するエーテル化合物、三価リン化合物、及びケトン化合物からなる群より選ばれる少なくとも１種の化合物を除去する工程を必要とする場合、該工程に要するコストをより抑制でき、経済性により優れる傾向にあることから、指標αは、５００以下であることがより好ましい。同様の観点から、指標αは、１００以下であることがさらに好ましい。
【０２６４】
（Ａ）２つ以上のエーテル基を有するエーテル化合物、三価リン化合物、及びケトン化合物からなる群より選ばれる少なくとも１種の化合物が、（Ａ−１）エーテル化合物のみである場合、上記式（５）は、式（１５）の指標α２で表される。
指標α２＝αｅ／αｂ  （１５）
αｅ：（Ａ−１）エーテル化合物のエーテル基の物質量（ｍｏｌ）
αｂ：（Ｂ）三ハロゲン化ホウ素の物質量（ｍｏｌ）
【０２６５】
指標α２は、組成物中に含有される（Ｂ）三ハロゲン化ホウ素の全てが、（Ａ−１）２つ以上のエーテル基を有するエーテル化合物と配位結合を介した化合物を形成し、室温下で組成物を調整する際、（Ｃ）エピスルフィド化合物の重合をより抑制でき、組成物の安定性がより向上する傾向にあることから、１以上であることが好ましい。同様の観点から、指標α２は、１．５以上であることがより好ましい。
【０２６６】
（Ａ−１）２つ以上のエーテル基を有するエーテル化合物と（Ｂ）三ハロゲン化ホウ素とが配位結合を介した化合物が変質する可能性がある場合には、該化合物の安定性を高めるため、指標α２は、２以上であることが好ましい。
【０２６７】
指標α２は、組成物を重合する際、（Ｃ）エピスルフィド化合物に含有されるエピスルフィド基の残留をより抑制できる傾向にあることから、１０００以下であることが好ましい。組成物を重合し、得られる重合物中に含有される（Ａ−１）２つ以上のエーテル基を有するエーテル化合物を除去する工程を必要とする場合、該工程に要するコストをより抑制でき、経済性により優れる傾向にあることから、指標α２は、５００以下であることがより好ましい。同様の観点から、指標α２は、１００以下であることがさらに好ましい。
【０２６８】
（Ａ）２つ以上のエーテル基を有するエーテル化合物、三価リン化合物、及びケトン化合物からなる群より選ばれる少なくとも１種の化合物が、（Ａ−２）三価リン化合物のみである場合、上記式（５）は、式（１６）の指標α３で表される。
指標α３＝αｅ／αｂ  （１６）
αｐ：（Ａ−２）三価リン化合物に含有される三価のリン原子の物質量（ｍｏｌ）
αｂ：（Ｂ）三ハロゲン化ホウ素の物質量（ｍｏｌ）
【０２６９】
指標α３は、組成物中に含有される（Ｂ）三ハロゲン化ホウ素の全てが、（Ａ−２）三価リン化合物と配位結合を介した化合物を形成し、室温下で組成物を調整する際、（Ｃ）エピスルフィド化合物の重合をより抑制でき、組成物の安定性がより向上する傾向にあることから、１以上であることが好ましい。
【０２７０】
（Ａ−２）三価リン化合物と（Ｂ）三ハロゲン化ホウ素とが配位結合を介した化合物が変質する可能性がある場合には、該化合物の安定性を高めるため、指標α３は、１．２以上であることが好ましい。同様の観点から、指標α３は、１．５以上であることがより好ましい。
【０２７１】
指標α３は、（Ｃ）エピスルフィド化合物を重合する際、副反応をより抑制できる傾向にあることから、１０以下であることが好ましい。組成物を重合し、得られる重合物中に含有される（Ａ−２）三価リン化合物を除去する工程を必要とする場合、該工程に要するコストをより抑制でき、経済性により優れる傾向にあることから、指標α３は、５以下であることがより好ましい。同様の観点から、指標α３は、２以下であることがさらに好ましい。
【０２７２】
（Ａ）２つ以上のエーテル基を有するエーテル化合物、三価リン化合物、及びケトン化合物からなる群より選ばれる少なくとも１種の化合物が、（Ａ−３）ケトン化合物のみである場合、上記式（５）は、式（１７）の指標α４で表される。
指標α４＝αｋ／αｂ  （１７）
αｋ：（Ａ−３）ケトン化合物のケトン基の物質量（ｍｏｌ）
αｂ：（Ｂ）三ハロゲン化ホウ素の物質量（ｍｏｌ）
【０２７３】
指標α４は、組成物中に含有される（Ｂ）三ハロゲン化ホウ素の全てが、（Ａ−２）ケトン化合物と配位結合を介した化合物を形成し、室温下で組成物を調整する際、（Ｃ）エピスルフィド化合物の重合をより抑制でき、組成物の安定性がより向上する傾向にあることから、１以上であることが好ましい。同様の観点から、指標α４は、１．５以上であることがより好ましい。
【０２７４】
（Ａ−３）ケトン化合物と（Ｂ）三ハロゲン化ホウ素とが配位結合を介した化合物が変質する可能性がある場合には、該化合物の安定性を高めるため、指標α４は、２以上であることが好ましい。
【０２７５】
指標α４は、組成物を重合する際、（Ｃ）エピスルフィド化合物に含有されるエピスルフィド基の残留をより抑制できる傾向にあることから、１０００以下であることが好ましい。組成物を重合し、得られる重合物中に含有される（Ａ−３）ケトン化合物を除去する工程を必要とする場合、該工程に要するコストをより抑制でき、経済性により優れる傾向にあることから、指標α４は、５００以下であることがより好ましい。同様の観点から、指標α４は、１００以下であることがさらに好ましい。
【０２７６】
（Ｂ）三ハロゲン化ホウ素と（Ｃ）エピスルフィド化合物との混合比率に関して、前記（Ｂ）の物質量（ｍｏｌ）と、前記（Ｃ）に含まれるエピスルフィド基の物質量（ｍｏｌ）の比が、１：１０〜１：１０００００であることが好ましい。
【０２７７】
（Ｂ）の物質量（ｍｏｌ）を１とした場合、（Ｃ）に含まれるエピスルフィド基の物質量（ｍｏｌ）が１０以上であることが、室温下で組成物を調整する際、（Ｃ）エピスルフィド化合物の重合をより抑制でき、組成物の安定性がより向上する傾向にあることから、好ましい。（Ｂ）の物質量（ｍｏｌ）を１とした場合、（Ｃ）に含まれるエピスルフィド基の物質量（ｍｏｌ）が２０以上であることが、（Ｃ）エピスルフィド化合物を重合する際、副反応をより抑制できる傾向にあることからより好ましい。同様の観点から、（Ｂ）の物質量（ｍｏｌ）を１とした場合、（Ｃ）に含まれるエピスルフィド基の物質量（ｍｏｌ）が５０以上であることが、さらに好ましい。
【０２７８】
（Ｂ）の物質量（ｍｏｌ）を１とした場合、（Ｃ）に含まれるエピスルフィド基の物質量（ｍｏｌ）が５０以上であることが、（Ａ）２つ以上のエーテル基を有するエーテル化合物、三価リン化合物、及びケトン化合物からなる群より選ばれる少なくとも１種の化合物と、（Ｂ）三ハロゲン化ホウ素と、（Ｃ）エピスルフィド化合物の組み合わせによっては、得られた透明重合物の透明性を長期に渡り維持するため、好ましい場合がある。同様の観点から、（Ｂ）の物質量（ｍｏｌ）を１とした場合、（Ｃ）に含まれるエピスルフィド基の物質量（ｍｏｌ）が１００以上であることが、より好ましく、さらに好ましくは２００以上である。
【０２７９】
（Ｂ）の物質量（ｍｏｌ）を１とした場合、（Ｃ）に含まれるエピスルフィド基の物質量（ｍｏｌ）が１０００００以下であることが、組成物を重合する際、（Ｃ）エピスルフィド化合物に含有されるエピスルフィド基の残留をより抑制できる傾向にあることから、好ましい。（Ｂ）の物質量（ｍｏｌ）を１とした場合、（Ｃ）に含まれるエピスルフィド基の物質量（ｍｏｌ）が２００００以下であることで、（Ｃ）エピスルフィド化合物を重合する際、副反応をより抑制できる傾向にあることから、より好ましい。同様の観点から、（Ｂ）の物質量（ｍｏｌ）を１とした場合、（Ｃ）に含まれるエピスルフィド基の物質量（ｍｏｌ）が１００００以下であることが、さらに好ましい。
【０２８０】
（Ｂ）三ハロゲン化ホウ素と（Ｃ）エピスルフィド化合物との混合比率は、下記式（１８）で表すこともできる。
指標β＝αｂ／αｔ×１００  （１８）
αｂ：（Ｂ）三ハロゲン化ホウ素の物質量（ｍｏｌ）
αｔ：（Ｃ）エピスルフィド化合物に含まれるエピスルフィド基の物質量（ｍｏｌ）
【０２８１】
（Ｂ）三ハロゲン化ホウ素の物質量（ｍｏｌ）と、（Ｃ）エピスルフィド化合物に含まれるエピスルフィド基の物質量（ｍｏｌ）との比が１：１０であるとき、指標β＝１０となる。
（Ｂ）三ハロゲン化ホウ素の物質量（ｍｏｌ）と、（Ｃ）エピスルフィド化合物に含まれるエピスルフィド基の物質量（ｍｏｌ）との比が１：２０であるとき、指標β＝５となる。
（Ｂ）三ハロゲン化ホウ素の物質量（ｍｏｌ）と、（Ｃ）エピスルフィド化合物に含まれるエピスルフィド基の物質量（ｍｏｌ）との比が１：５０であるとき、指標β＝２となる。
（Ｂ）三ハロゲン化ホウ素の物質量（ｍｏｌ）と、（Ｃ）エピスルフィド化合物に含まれるエピスルフィド基の物質量（ｍｏｌ）との比が１：１００であるとき、指標β＝１となる。
（Ｂ）三ハロゲン化ホウ素の物質量（ｍｏｌ）と、（Ｃ）エピスルフィド化合物に含まれるエピスルフィド基の物質量（ｍｏｌ）との比が１：２００であるとき、指標β＝０．５となる。
（Ｂ）三ハロゲン化ホウ素の物質量（ｍｏｌ）と、（Ｃ）エピスルフィド化合物に含まれるエピスルフィド基の物質量（ｍｏｌ）との比が１：１０００００であるとき、指標β＝０．００１となる。
（Ｂ）三ハロゲン化ホウ素の物質量（ｍｏｌ）と、（Ｃ）エピスルフィド化合物に含まれるエピスルフィド基の物質量（ｍｏｌ）との比が１：２００００であるとき、指標β＝０．００５となる。
（Ｂ）三ハロゲン化ホウ素の物質量（ｍｏｌ）と、（Ｃ）エピスルフィド化合物に含まれるエピスルフィド基の物質量（ｍｏｌ）との比が１：１００００であるとき、指標β＝０．０１となる。
【０２８２】
組成物を調製する方法としては、一般的に用いられる方法であれば、特に限定されないが、（Ａ）２つ以上のエーテル基を有するエーテル化合物、三価リン化合物、及びケトン化合物からなる群より選ばれる少なくとも１種の化合物、（Ｂ）三ハロゲン化ホウ素及び（Ｃ）エピスルフィド化合物を同時添加する方法、（Ａ）、（Ｂ）及び（Ｃ）の内、任意に選択された２成分を混合した後、残りの成分に添加、又は残りの成分を添加する方法が挙げられる。これらの中でも、組成物を安定的に調製でき、組成物としての安定性も優れる傾向にあることから、（Ａ）と（Ｂ）とを含有する混合物を調製した後、（Ｃ）に添加する、又は（Ｃ）を添加する方法が好ましい。
【０２８３】
（Ａ）と、（Ｂ）とを含有する混合物を調製する方法としては、一般的に用いられる方法であれば特に限定されないが、（Ａ）と（Ｂ）を直接反応させる方法、（Ａ）と（Ｂ）を含有する化合物とを反応させる方法等が挙げられる。これらの中でも、（Ａ）と（Ｂ）を含有する化合物とを反応させる方法は、（Ｂ）を含有する化合物の取り扱い性が向上し、組成物の調製が容易となる傾向にあることから、より好ましい。
【０２８４】
（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物を調製する温度は、特に限定されず、一般的な利用可能温度で行われるが、−８０〜１００℃であることが好ましい。混合物を調整する温度は、一定である必要はなく、途中で変化させても良い。
【０２８５】
（Ａ）と（Ｂ）間の配位結合形成に要する時間をより短くできる傾向にあることから、混合物を調整する温度としては、−８０℃以上であることが好ましい。同様の観点から、混合物を調整する温度は、−６０℃以上であることがより好ましい。
【０２８６】
原料の選択によっては原料が凝固し、（Ａ）と（Ｂ）からなる配位結合を介した化合物の形成が妨げられる可能性がある場合には、凝固を抑制させるため、混合物を調整する温度を、原料の凝固点以上とすることが好ましい。
【０２８７】
（Ａ）と（Ｂ）からなる配位結合を介した化合物が不安定である場合には、混合物を調整する温度を、１００℃以下とすることが好ましい。同様の観点から、混合物を調整する温度は、８０℃以下であることがより好ましい。
【０２８８】
原料の選択によっては原料が揮発し、（Ａ）と（Ｂ）の混合比率が所望の比率から外れる可能性がある場合には、揮発を抑制させるため、混合物を調整する温度を、原料の沸点以下とすることが好ましい。混合物を調整する圧力を、大気圧以上の所望の圧力とすることで、原料の揮発を抑制することも、有効な手段である。
【０２８９】
（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物を調製する雰囲気としては、一般的に用いられる雰囲気であれば特に限定はされないが、通常は大気雰囲気、窒素雰囲気、及びアルゴン雰囲気等が用いられる。これらのなかでも、（Ｂ）を安定的に取り扱うことができる傾向にあることから、窒素雰囲気、及びアルゴン雰囲気が好ましい。また、経済性に優れる傾向にあることから、窒素雰囲気がさらに好ましい。
【０２９０】
（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物を調製する圧力は、特に限定はされず、通常は大気圧下で反応が行われる。ただし、（Ａ）の標準状態での蒸気圧が低く、反応中に（Ａ）が揮発する可能性がある場合には、大気圧以上の加圧を行うことが、有効な手段である。
【０２９１】
（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物を調製する際、（Ａ）が固体である場合には、（Ａ）を溶解しうる化合物を使用することで、容易に均一な混合物を得られることから、有効な手段となる場合がある。
【０２９２】
（Ａ）２つ以上のエーテル基を有するエーテル化合物、三価リン化合物、及びケトン化合物からなる群より選ばれる少なくとも１種の化合物を溶解しうる化合物は、一般的に使用されるものであれば特に限定されないが、具体例としては、ｎ−ペンタン、ｎ−ヘキサン、イソヘキサン、ｎ−ヘプタン、ｎ−オクタン、イソオクタン、ｎ−ノナン、ｎ−デカン、シクロペンタン、シクロヘキサン、シクロヘプタン及びシクロオクタン等の飽和炭化水素化合物、ベンゼン、トルエン、キシレン、エチルベンゼン、ジエチルベンゼン、イソプロピルベンゼン、ナフタリン、テトラリン及びビフェニル等の芳香族炭化水素化合物、塩化メチレン、クロロホルム、四塩化炭素、塩化エチレン、トリクロロエタン、テトラクロロエタン、ペンタクロロエタン、ヘキサクロロエタン、ジクロロエチレン、トリクロロエチレン、テトラクロロエチレン、ジクロロプロパン、トリクロロプロパン、塩化イソプロピル、塩化ブチル、塩化ヘキシル、クロロベンゼン、ジクロロベンゼン、トリクロロベンゼン、クロロトルエン及びクロロナフタリン等のハロゲン化炭化水素化合物、メタノール、エタノール、プロパノール、イソプロパノール、ブタノール、イソブタノール、ペンタノール、ヘキサノール、ヘプタノール、オクタノール、ノナノール、デカノール、ウンデカノール、ドデカノール、シクロヘキサノール及びベンジルアルコール等のアルコール類、アセトン、メチルアセトン、エチルメチルケトン、メチルプロピルケトン、メチルブチルケトン、メチルイソブチルケトン、メチルヘキシルケトン、ジエチルケトン、エチルブチルケトン、ジプロピルケトン、ジイソブチルケトン及びシクロヘキサノン等のケトン類、並びに、酢酸エチル、酢酸プロピル、酢酸ブチル、酢酸イソブチル、酢酸ペンチル、酢酸ヘキシル、酢酸オクチル、酢酸シクロヘキシル、プロピオン酸メチル、プロピオン酸エチル、プロピオン酸ブチル、安息香酸メチル、安息香酸エチル、安息香酸プロピル、安息香酸ブチル及び安息香酸ベンジル等のエステル類が挙げられる。これらの化合物は、単独で使用しても、複数を組み合わせて使用してもよい。
【０２９３】
これらの中でも、（Ｂ）三ハロゲン化ホウ素に対して安定性が高く、混合物を安定的に調製できる傾向にあることから、ｎ−ペンタン、ｎ−ヘキサン、イソヘキサン、ｎ−ヘプタン、ｎ−オクタン、イソオクタン、ｎ−ノナン、ｎ−デカン、シクロペンタン、シクロヘキサン、シクロヘプタン及びシクロオクタン等の飽和炭化水素化合物、塩化メチレン、クロロホルム、四塩化炭素、塩化エチレン、トリクロロエタン、テトラクロロエタン、ペンタクロロエタン、ヘキサクロロエタン、ジクロロエチレン、トリクロロエチレン、テトラクロロエチレン、ジクロロプロパン、トリクロロプロパン、塩化イソプロピル、塩化ブチル、塩化ヘキシル、クロロベンゼン、ジクロロベンゼン、トリクロロベンゼン、クロロトルエン及びクロロナフタリン等のハロゲン化炭化水素化合物が好ましい。
【０２９４】
（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物を調製する際、（Ａ）を溶解しうる化合物や、（Ｂ）を含有する化合物を用いることで、混合物中に所望の化合物以外のものが含有される場合がある。このような場合には、蒸留を行うことで、所望の化合物を蒸留物として、又は蒸留残渣として得ることができる。蒸留温度、蒸留圧力は、蒸留により分離される化合物の沸点により適宜設定される。
【０２９５】
蒸留温度は、１００℃以下であることが好ましく、８０℃以下であることがより好ましく、６０℃以下であることがさらに好ましい。蒸留温度を１００℃以下とすることで、（Ａ）と（Ｂ）からなる配位結合を介した化合物の分解を抑制できる場合がある。同様の観点から、８０℃以下がより好ましく、さらに好ましくは６０℃以下である。蒸留温度は、一定である必要はなく、途中で変化させても良い。
【０２９６】
蒸留圧力は、蒸留温度により適宜設定されるが、蒸留温度が１００℃を超える場合には、大気圧よりも低い圧力とすることが好ましい。蒸留圧力は、一定である必要はなく、途中で変化させても良い。
【０２９７】
（Ａ）２つ以上のエーテル基を有するエーテル化合物、三価リン化合物、及びケトン化合物からなる群より選ばれる少なくとも１種の化合物と、（Ｂ）三ハロゲン化ホウ素と、（Ｃ）エピスルフィド化合物と、を含有する組成物を調製する温度としては、特に限定されず、一般的な利用可能温度で行われるが、−８０〜１００℃であることが好ましい。組成物を調整する温度は、一定である必要はなく、途中で変化させても良い。
【０２９８】
（Ａ）と（Ｂ）と（Ｃ）とを含有する組成物を調整する際、原料が凝固する可能性がある場合には、原料の凝固を抑制させる、又は原料の粘度を低下させることで、均一な組成物をより容易に得られる傾向があることから、組成物を調整する温度は、−８０℃以上であることが好ましい。同様の観点から、組成物を調整する温度は、−４０℃以上であることがより好ましい。大型の冷却設備を用いる必要性が低下し、組成物を製造するためのコストを抑制できる傾向にあることから、組成物を調整する温度は、−２０℃以上であることがさらに好ましい。同様の観点から、０℃以上であることが、特に好ましい。
【０２９９】
（Ａ）と（Ｂ）と（Ｃ）とを含有する組成物を調整する際、（Ｃ）エピスルフィド化合物の重合をより抑制でき、均一な組成物をより容易に得られる傾向があることから、組成物を調整する温度は、１００℃以下が好ましい。同様の観点から、組成物を調整する温度は、８０℃以下であることがより好ましい。（Ｃ）エピスルフィド化合物の重合をより抑制でき、組成物の安定性がより向上する傾向にあることから、組成物を調整する温度は、６０℃以下であることがさらに好ましい。同様の観点から、４０℃以下であることが、特に好ましい。
【０３００】
（Ａ）と（Ｂ）と（Ｃ）とを含有する組成物を調製する雰囲気としては、一般的に用いられる雰囲気であれば特に限定はされないが、通常は大気雰囲気、窒素雰囲気、及びアルゴン雰囲気等が用いられる。これらのなかでも、組成物に含有する（Ｂ）三ハロゲン化ホウ素の安定性が向上する傾向にあることから、窒素雰囲気、及びアルゴン雰囲気が好ましい。また、経済性に優れる傾向にあることから、窒素雰囲気がさらに好ましい。
【０３０１】
（Ａ）と（Ｂ）と（Ｃ）とを含有する組成物を調製する圧力としては、特に限定はされず、通常は大気圧下で調製が行われる。ただし、組成物に含有される化合物の標準状態での蒸気圧が低く、揮発する可能性がある場合には、大気圧以上の加圧を行うことが、有効な手段である。
【０３０２】
（Ａ）と（Ｂ）と（Ｃ）とを含有する組成物を調製する際に、含有される化合物に固体がある場合、又は（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物が固体である場合には、可溶化合物を使用することで、容易に均一な組成物を得られることから、有効な手段となる場合がある。
【０３０３】
ここでいう可溶化合物とは、組成物に含有される化合物の内、固体のもの、並びに、（Ａ）２つ以上のエーテル基を有するエーテル化合物、三価リン化合物、及びケトン化合物からなる群より選ばれる少なくとも１種の化合物と（Ｂ）三ハロゲン化ホウ素とを含有する混合物が固体である場合にそれを溶解可能な化合物を意味する。
【０３０４】
可溶化合物は、一般的に使用されるものであれば特に限定されないが、具体例としては、ｎ−ペンタン、ｎ−ヘキサン、イソヘキサン、ｎ−ヘプタン、ｎ−オクタン、イソオクタン、ｎ−ノナン、ｎ−デカン、シクロペンタン、シクロヘキサン、シクロヘプタン及びシクロオクタン等の飽和炭化水素化合物、ベンゼン、トルエン、キシレン、エチルベンゼン、ジエチルベンゼン、イソプロピルベンゼン、ナフタリン、テトラリン及びビフェニル等の芳香族炭化水素化合物、塩化メチレン、クロロホルム、四塩化炭素、塩化エチレン、トリクロロエタン、テトラクロロエタン、ペンタクロロエタン、ヘキサクロロエタン、ジクロロエチレン、トリクロロエチレン、テトラクロロエチレン、ジクロロプロパン、トリクロロプロパン、塩化イソプロピル、塩化ブチル、塩化ヘキシル、クロロベンゼン、ジクロロベンゼン、トリクロロベンゼン、クロロトルエン及びクロロナフタリン等のハロゲン化炭化水素化合物、メタノール、エタノール、プロパノール、イソプロパノール、ブタノール、イソブタノール、ペンタノール、ヘキサノール、ヘプタノール、オクタノール、ノナノール、デカノール、ウンデカノール、ドデカノール、シクロヘキサノール及びベンジルアルコール等のアルコール類、アセトン、メチルアセトン、エチルメチルケトン、メチルプロピルケトン、メチルブチルケトン、メチルイソブチルケトン、メチルヘキシルケトン、ジエチルケトン、エチルブチルケトン、ジプロピルケトン及びジイソブチルケトン、シクロヘキサノン等のケトン類、並びに、酢酸エチル、酢酸プロピル、酢酸ブチル、酢酸イソブチル、酢酸ペンチル、酢酸ヘキシル、酢酸オクチル、酢酸シクロヘキシル、プロピオン酸メチル、プロピオン酸エチル、プロピオン酸ブチル、安息香酸メチル、安息香酸エチル、安息香酸プロピル、安息香酸ブチル及び安息香酸ベンジル等のエステル類が挙げられる。前記化合物は、単独で使用しても、複数を組み合わせて使用してもよい。
【０３０５】
これらの中でも、（Ｂ）三ハロゲン化ホウ素に対して安定性が高く、（Ａ）と（Ｂ）と（Ｃ）とを含有する組成物を安定的に調製できる傾向にあることから、ｎ−ペンタン、ｎ−ヘキサン、イソヘキサン、ｎ−ヘプタン、ｎ−オクタン、イソオクタン、ｎ−ノナン、ｎ−デカン、シクロペンタン、シクロヘキサン、シクロヘプタン及びシクロオクタン等の飽和炭化水素化合物、塩化メチレン、クロロホルム、四塩化炭素、塩化エチレン、トリクロロエタン、テトラクロロエタン、ペンタクロロエタン、ヘキサクロロエタン、ジクロロエチレン、トリクロロエチレン、テトラクロロエチレン、ジクロロプロパン、トリクロロプロパン、塩化イソプロピル、塩化ブチル、塩化ヘキシル、クロロベンゼン、ジクロロベンゼン、トリクロロベンゼン、クロロトルエン及びクロロナフタリン等のハロゲン化炭化水素化合物が好ましい。
【０３０６】
（Ａ）と（Ｂ）と（Ｃ）とを含有する組成物を調製するに際し、可溶化合物を用いることで、組成物中に所望の化合物以外のものが含有される場合がある。このような場合には、可溶化合物を減圧溜去により除去する方法が、有効な手段となる場合がある。
【０３０７】
減圧溜去温度は、（Ｃ）エピスルフィド化合物の重合をより抑制でき、（Ａ）と（Ｂ）と（Ｃ）とを含有する組成物の安定性がより向上する傾向にあることから、４０℃以下であることが好ましい。同様の観点から、より好ましくは３５℃以下であり、さらに好ましくは２５℃以下である。減圧溜去圧力は、減圧溜去温度により適宜設定される。前記減圧溜去温度、減圧溜去圧力は、一定である必要はなく、途中で変化させても良い。
【０３０８】
（Ａ）と（Ｂ）と（Ｃ）とを含有する組成物から重合物を得る方法としては、一般的な方法であれば特に限定されないが、組成物を加熱することにより重合を進行させる方法、及び／又はエネルギー線照射により重合を進行させる方法が好適に用いられる。これらの中でも、加熱により重合を進行させる方法は、種々の場面において利用が容易であり、汎用性に優れる傾向にあることから、より好ましい方法である。また、組成物に含有されるエピスルフィド化合物が２個以上の重合性官能基を有する場合、同様の方法により、硬化物を得ることができる。
【０３０９】
加熱により重合を進行させ、重合物を得る際の重合温度としては、特に限定されないが、−８０〜１６０℃であることが好ましい。重合温度は、一定である必要はなく、途中で変化させても良い。
【０３１０】
（Ｃ）エピスルフィド化合物を重合する際に生じる重合熱により、得られる重合物が着色する可能性を低減できる傾向にあることから、重合温度としては、１６０℃以下であることが好ましい。（Ｃ）エピスルフィド化合物を重合する際、副反応をより抑制できる傾向にあることから、１４０℃以下がより好ましい。同様の観点から、重合温度は、１２０℃以下であることがさらに好ましく、１００℃以下であることが特に好ましい。
【０３１１】
（Ｃ）エピスルフィド化合物の重合が、組成物中に存在する成分（Ａ）、（Ｂ）、（Ｃ）、成分（Ａ）と（Ｂ）からなる配位結合を介した化合物等の凝固によって妨げられる可能性がある場合には、重合温度は−８０℃以上とすることが好ましい。大型の冷却設備を用いる必要性が低下し、重合物を製造するためのコストを抑制できる傾向にあることから、重合温度は、−４０℃以上であることがより好ましい。同様の観点から、０℃以上であることが、さらに好ましい。重合物の重合末端の運動性がより高まることで、（Ｃ）エピスルフィド化合物の重合時間をより短くできる傾向にあることから、重合温度は４０℃以上であることが好ましい。同様の観点から、重合温度は５０℃以上であることがより好ましく、さらに好ましくは７０℃以上である。
【０３１２】
加熱により重合を進行させ、重合物を得る際の重合雰囲気としては、一般的に用いられる雰囲気であれば特に限定はされないが、通常は大気雰囲気、窒素雰囲気、及びアルゴン雰囲気等が用いられる。これらのなかでも、重合の際に所望の結合を形成できる傾向にあることから、窒素雰囲気、及びアルゴン雰囲気が好ましい。また、経済性に優れる傾向にあることから、窒素雰囲気がさらに好ましい。
【０３１３】
加熱により重合を進行させ、重合物を得る際の重合圧力としては、特に限定はされず、通常は大気圧下で反応が行われる。ただし、組成物に含有される成分として、標準状態での蒸気圧が低く、揮発する可能性がある化合物を用いる場合には、大気圧以上の加圧を行うことが、有効な手段である。
【０３１４】
（Ａ）と（Ｂ）と（Ｃ）とを含有する組成物が高粘度、又は固体である場合には、非反応性化合物により、組成物を低粘度化し、所望の成形を施した重合物を得ることが、有効な手段となる。
【０３１５】
非反応性化合物としては、一般的に使用されるものであれば特に限定されないが、具体例としては、ｎ−ペンタン、ｎ−ヘキサン、イソヘキサン、ｎ−ヘプタン、ｎ−オクタン、イソオクタン、ｎ−ノナン、ｎ−デカン、シクロペンタン、シクロヘキサン、シクロヘプタン及びシクロオクタン等の飽和炭化水素化合物、ベンゼン、トルエン、キシレン、エチルベンゼン、ジエチルベンゼン、イソプロピルベンゼン、ナフタリン、テトラリン及びビフェニル等の芳香族炭化水素化合物、塩化メチレン、クロロホルム、四塩化炭素、塩化エチレン、トリクロロエタン、テトラクロロエタン、ペンタクロロエタン、ヘキサクロロエタン、ジクロロエチレン、トリクロロエチレン、テトラクロロエチレン、ジクロロプロパン、トリクロロプロパン、塩化イソプロピル、塩化ブチル、塩化ヘキシル、クロロベンゼン、ジクロロベンゼン、トリクロロベンゼン、クロロトルエン及びクロロナフタリン等のハロゲン化炭化水素化合物、アセトン、メチルアセトン、エチルメチルケトン、メチルプロピルケトン、メチルブチルケトン、メチルイソブチルケトン、メチルヘキシルケトン、ジエチルケトン、エチルブチルケトン、ジプロピルケトン及びジイソブチルケトン、シクロヘキサノン等のケトン類、並びに、酢酸エチル、酢酸プロピル、酢酸ブチル、酢酸イソブチル、酢酸ペンチル、酢酸ヘキシル、酢酸オクチル、酢酸シクロヘキシル、プロピオン酸メチル、プロピオン酸エチル、プロピオン酸ブチル、安息香酸メチル、安息香酸エチル、安息香酸プロピル、安息香酸ブチル及び安息香酸ベンジル等のエステル類が挙げられる。前記化合物は、単独で使用しても、複数を組み合わせて使用してもよい。
【０３１６】
これらの中でも、（Ｂ）三ハロゲン化ホウ素に対して安定性が高く、組成物を安定的に調製できる傾向にあることから、ｎ−ペンタン、ｎ−ヘキサン、イソヘキサン、ｎ−ヘプタン、ｎ−オクタン、イソオクタン、ｎ−ノナン、ｎ−デカン、シクロペンタン、シクロヘキサン、シクロヘプタン及びシクロオクタン等の飽和炭化水素化合物、塩化メチレン、クロロホルム、四塩化炭素、塩化エチレン、トリクロロエタン、テトラクロロエタン、ペンタクロロエタン、ヘキサクロロエタン、ジクロロエチレン、トリクロロエチレン、テトラクロロエチレン、ジクロロプロパン、トリクロロプロパン、塩化イソプロピル、塩化ブチル、塩化ヘキシル、クロロベンゼン、ジクロロベンゼン、トリクロロベンゼン、クロロトルエン及びクロロナフタリン等のハロゲン化炭化水素化合物が好ましい。
【０３１７】
加熱により重合を進行させて重合物を得る際に、重合反応を加速させる目的で、又は、組成物に含有される（Ｃ）エピスルフィド化合物として、３員環チオエーテル構造に加え、３員環チオエーテル構造以外の他の重合性官能基を有する化合物を用いた場合に、他の重合性官能基の重合を容易に進行させる目的で、下記の（１）〜（１１）の化合物を熱重合促進剤として添加することが、有効な手段となる場合がある。
【０３１８】
（１）エチルアミン、ｎ−プロピルアミン、ｓｅｃ−プロピルアミン、ｎ−ブチルアミン、ｓｅｃ−ブチルアミン、ｉ−ブチルアミン、ｔｅｒｔ−ブチルアミン、ペンチルアミン、ヘキシルアミン、ヘプチルアミン、オクチルアミン、デシルアミン、ラウリルアミン、ミスチリルアミン、１，２−ジメチルヘキシルアミン、３−ペンチルアミン、２−エチルヘキシルアミン、アリルアミン、アミノエタノール、１−アミノプロパノール、２−アミノプロパノール、アミノブタノール、アミノペンタノール、アミノヘキサノール、３−エトキシプロピルアミン、３−プロポキシプロピルアミン、３−イソプロポキシプロピルアミン、３−ブトキシプロピルアミン、３−イソブトキシプロピルアミン、３−（２−エチルヘキシロキシ）プロピルアミン、アミノシクロペンタン、アミノシクロヘキサン、アミノノルボルネン、アミノメチルシクロヘキサン、アミノベンゼン、ベンジルアミン、フェネチルアミン、α−フェニルエチルアミン、ナフチルアミン及びフルフリルアミン等の１級アミン；
【０３１９】
エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ジメチルアミノプロピルアミン、ジエチルアミノプロピルアミン、ビス−（３−アミノプロピル）エーテル、１，２−ビス−（３−アミノプロポキシ）エタン、１，３−ビス−（３−アミノプロポキシ）−２，２’−ジメチルプロパン、アミノエチルエタノールアミン、１，２−ビスアミノシクロヘキサン、１，３−ビスアミノシクロヘキサン、１，４−ビスアミノシクロヘキサン、１，３−ビスアミノメチルシクロヘキサン、１，４−ビスアミノメチルシクロヘキサン、１，３−ビスアミノエチルシクロヘキサン、１，４−ビスアミノエチルシクロヘキサン、１，３−ビスアミノプロピルシクロヘキサン、１，４−ビスアミノプロピルシクロヘキサン、水添４，４’−ジアミノジフェニルメタン、２−アミノピペリジン、４−アミノピペリジン、２−アミノメチルピペリジン、４−アミノメチルピペリジン、２−アミノエチルピペリジン、４−アミノエチルピペリジン、Ｎ−アミノエチルピペリジン、Ｎ−アミノプロピルピペリジン、Ｎ−アミノエチルモルホリン、Ｎ−アミノプロピルモルホリン、イソホロンジアミン、メンタンジアミン、１，４−ビスアミノプロピルピペラジン、ｏ−フェニレンジアミン、ｍ−フェニレンジアミン、ｐ−フェニレンジアミン、２，４−トリレンジアミン、２，６−トリレンジアミン、２，４−トルエンジアミン、ｍ−アミノベンジルアミン、４−クロロ−ｏ−フェニレンジアミン、テトラクロロ−ｐ−キシリレンジアミン、４−メトキシ−６−メチル−ｍ−フェニレンジアミン、ｍ−キシリレンジアミン、ｐ−キシリレンジアミン、１，５−ナフタレンジアミン、２，６−ナフタレンジアミン、ベンジジン、４，４’−ビス（ｏ−トルイジン）、ジアニシジン、４，４’−ジアミノジフェニルメタン、２，２−（４，４’−ジアミノジフェニル）プロパン、４，４’−ジアミノジフェニルエーテル、４，４’−チオジアニリン、４，４’−ジアミノジフェニルスルホン、４，４’−ジアミノジトリルスルホン、メチレンビス（ｏ−クロロアニリン）、３，９−ビス（３−アミノプロピル）２，４，８，１０−テトラオキサスピロ［５，５］ウンデカン、ジエチレントリアミン、イミノビスプロピルアミン、メチルイミノビスプロピルアミン、ビス（ヘキサメチレン）トリアミン、トリエチレンテトラミン、テトラエチレンペンタミン、ペンタエチレンヘキサミン、Ｎ−アミノエチルピペラジン、Ｎ−アミノプロピルピペラジン、１，４−ビス（アミノエチルピペラジン）、１，４−ビス（アミノプロピルピペラジン）及び２，６−ジアミノピリジン、ビス（３，４−ジアミノフェニル）スルホン等の１級ポリアミン；
【０３２０】
ジエチルアミン、ジプロピルアミン、ジ−ｎ−ブチルアミン、ジ−ｓｅｃ−ブチルアミン、ジイソブチルアミン、ジ−ｎ−ペンチルアミン、ジ−３−ペンチルアミン、ジヘキシルアミン、オクチルアミン、ジ（２−エチルヘキシル）アミン、メチルヘキシルアミン、ジアリルアミン、ピロリジン、ピペリジン、２−ピコリン、３−ピコリン、４−ピコリン、２，４−ルペチジン、２，６−ルペチジン、３，５−ルペチジン、ジフェニルアミン、Ｎ−メチルアニリン、Ｎ−エチルアニリン、ジベンジルアミン、メチルベンジルアミン、ジナフチルアミン、ピロール、インドリン、インドール及びモルホリン等の２級アミン；
【０３２１】
Ｎ，Ｎ’−ジメチルエチレンジアミン、Ｎ，Ｎ’−ジメチル−１，２−ジアミノプロパン、Ｎ，Ｎ’−ジメチル−１，３−ジアミノプロパン、Ｎ，Ｎ’−ジメチル−１，２−ジアミノブタン、Ｎ，Ｎ’−ジメチル−１，３−ジアミノブタン、Ｎ，Ｎ’−ジメチル−１，４−ジアミノブタン、Ｎ，Ｎ’−ジメチル−１，５−ジアミノペンタン、Ｎ，Ｎ’−ジメチル−１，６−ジアミノヘキサン、Ｎ，Ｎ’−ジメチル−１，７−ジアミノヘプタン、Ｎ，Ｎ’−ジエチルエチレンジアミン、Ｎ，Ｎ’−ジエチル−１，２−ジアミノプロパン、Ｎ，Ｎ’−ジエチル−１，３−ジアミノプロパン、Ｎ，Ｎ’−ジエチル−１，２−ジアミノブタン、Ｎ，Ｎ’−ジエチル−１，３−ジアミノブタン、Ｎ，Ｎ’−ジエチル−１，４−ジアミノブタン、Ｎ，Ｎ’−ジエチル−１，６−ジアミノヘキサン、ピペラジン、２−メチルピペラジン、２，５−ジメチルピペラジン、２，６−ジメチルピペラジン、ホモピペラジン、１，１−ジ−（４−ピペリジル）メタン、１，２−ジ−（４−ピペリジル）エタン、１，３−ジ−（４−ピペリジル）プロパン、１，４−ジ−（４−ピペリジル）ブタン及びテトラメチルグアニジン等の２級ポリアミン；
【０３２２】
トリメチルアミン、トリエチルアミン、トリ−ｎ−プロピルアミン、トリ−ｉｓｏ−プロピルアミン、トリ−１，２−ジメチルプロピルアミン、トリ−３−メトキシプロピルアミン、トリ−ｎ−ブチルアミン、トリ−ｉｓｏ−ブチルアミン、トリ−ｓｅｃ−ブチルアミン、トリ−ペンチルアミン、トリ−３−ペンチルアミン、トリ−ｎ−ヘキシルアミン、トリ−ｎ−オクチルアミン、トリ−２−エチルヘキシルアミン、トリ−ドデシルアミン、トリ−ラウリルアミン、ジシクロヘキシルエチルアミン、シクロヘキシルジエチルアミン、トリ−シクロヘキシルアミン、Ｎ，Ｎ−ジメチルヘキシルアミン、Ｎ−メチルジヘキシルアミン、Ｎ，Ｎ−ジメチルシクロヘキシルアミン、Ｎ−メチルジシクロヘキシルアミン、Ｎ、Ｎ−ジエチルエタノールアミン、Ｎ、Ｎ−ジメチルエタノールアミン、Ｎ−エチルジエタノールアミン、トリエタノールアミン、トリベンジルアミン、Ｎ，Ｎ−ジメチルベンジルアミン、ジエチルベンジルアミン、トリフェニルアミン、Ｎ，Ｎ−ジメチルアミノ−ｐ−クレゾール、Ｎ，Ｎ−ジメチルアミノメチルフェノール、２−（Ｎ，Ｎ−ジメチルアミノメチル）フェノール、Ｎ，Ｎ−ジメチルアニリン、Ｎ，Ｎ−ジエチルアニリン、ピリジン、キノリン、Ｎ−メチルモルホリン、Ｎ−メチルピペリジン及び２−（２−ジメチルアミノエトキシ）−４−メチル−１，３，２−ジオキサボルナン等の３級アミン；
【０３２３】
テトラメチルエチレンジアミン、ピラジン、Ｎ，Ｎ’−ジメチルピペラジン、Ｎ，Ｎ’−ビス（（２−ヒドロキシ）プロピル）ピペラジン、ヘキサメチレンテトラミン、Ｎ，Ｎ，Ｎ’，Ｎ’−テトラメチル−１，３−ブタンアミン、２−ジメチルアミノ−２−ヒドロキシプロパン、ジエチルアミノエタノール、Ｎ，Ｎ，Ｎ−トリス（３−ジメチルアミノプロピル）アミン、２，４，６−トリス（Ｎ，Ｎ−ジメチルアミノメチル）フェノール及びヘプタメチルイソビグアニド等の３級ポリアミン；
【０３２４】
イミダゾール、Ｎ−メチルイミダゾール、２−メチルイミダゾール、４−メチルイミダゾール、Ｎ−エチルイミダゾール、２−エチルイミダゾール、４−エチルイミダゾール、Ｎ−ブチルイミダゾール、２−ブチルイミダゾール、Ｎ−ウンデシルイミダゾール、２−ウンデシルイミダゾール、Ｎ−フェニルイミダゾール、２−フェニルイミダゾール、Ｎ−ベンジルイミダゾール、２−ベンジルイミダゾール、１−ベンジル−２−メチルイミダゾール、Ｎ−（２’−シアノエチル）−２−メチルイミダゾール、Ｎ−（２’−シアノエチル）−２−ウンデシルイミダゾール、Ｎ−（２’−シアノエチル）−２−フェニルイミダゾール、３，３−ビス−（２−エチル−４−メチルイミダゾリル）メタン、アルキルイミダゾールとイソシアヌール酸の付加物及びアルキルイミダゾールとホルムアルデヒドの縮合物等の各種イミダゾール類；
【０３２５】
１，８−ジアザビシクロ（５，４，０）ウンデセン−７、１，５−ジアザビシクロ（４，３，０）ノネン−５、６−ジブチルアミノ−１，８−ジアザビシクロ（５，４，０）ウンデセン−７等のアミジン類。
【０３２６】
（２）（１）のアミン類とボラン及び三フッ化ホウ素とのコンプレックス。
【０３２７】
（３）トリメチルホスフィン、トリエチルホスフィン、トリ−ｉｓｏ−プロピルホスフィン、トリ−ｎ−ブチルホスフィン、トリ−ｎ−ヘキシルホスフィン、トリ−ｎ−オクチルホスフィン、トリシクロヘキシルホスフィン、トリフェニルホスフィン、トリベンジルホスフィン、トリス（２−メチルフェニル）ホスフィン、トリス（３−メチルフェニル）ホスフィン、トリス（４−メチルフェニル）ホスフィン、トリス（ジエチルアミノ）ホスフィン、トリス（４−メチルフェニル）ホスフィン、ジメチルフェニルホスフィン、ジエチルフェニルホスフィン、ジシクロヘキシルフェニルホスフィン、エチルジフェニルホスフィン、ジフェニルシクロヘキシルホスフィン及びクロロジフェニルホスフィン等のホスフィン類。
【０３２８】
（４）テトラメチルアンモニウムクロライド、テトラメチルアンモニウムブロマイド、テトラメチルアンモニウムアセテート、テトラエチルアンモニウムクロライド、テトラエチルアンモニウムブロマイド、テトラエチルアンモニウムアセテート、テトラ−ｎ−ブチルアンモニウムフルオライド、テトラ−ｎ−ブチルアンモニウムクロライド、テトラ−ｎ−ブチルアンモニウムブロマイド、テトラ−ｎ−ブチルアンモニウムヨーダイド、テトラ−ｎ−ブチルアンモニウムアセテート、テトラ−ｎ−ブチルアンモニウムボロハイドライド、テトラ−ｎ−ブチルアンモニウムヘキサフルオロホスファイト、テトラ−ｎ−ブチルアンモニウムハイドロゲンサルファイト、テトラ−ｎ−ブチルアンモニウムテトラフルオロボーレート、テトラ−ｎ−ブチルアンモニウムテトラフェニルボーレート、テトラ−ｎ−ブチルアンモニウムパラトルエンスルフォネート、テトラ−ｎ−ヘキシルアンモニウムクロライド、テトラ−ｎ−ヘキシルアンモニウムブロマイド、テトラ−ｎ−ヘキシルアンモニウムアセテート、テトラ−ｎ−オクチルアンモニウムクロライド、テトラ−ｎ−オクチルアンモニウムブロマイド、テトラ−ｎ−オクチルアンモニウムアセテート、トリメチル−ｎ−オクチルアンモニウムクロライド、トリメチルベンジルアンモニウムクロライド、トリメチルベンジルアンモニウムブロマイド、トリエチル−ｎ−オクチルアンモニウムクロライド、トリエチルベンジルアンモニウムクロライド、トリエチルベンジルアンモニウムブロマイド、トリ−ｎ−ブチル−ｎ−オクチルアンモニウムクロライド、トリ−ｎ−ブチルベンジルアンモニウムフルオライド、トリ−ｎ−ブチルベンジルアンモニウムクロライド、トリ−ｎ−ブチルベンジルアンモニウムブロマイド、トリ−ｎ−ブチルベンジルアンモニウムヨーダイド、メチルトリフェニルアンモニウムクロライド、メチルトリフェニルアンモニウムブロマイド、エチルトリフェニルアンモニウムクロライド、エチルトリフェニルアンモニウムブロマイド、ｎ−ブチルトリフェニルアンモニウムクロライド、ｎ−ブチルトリフェニルアンモニウムブロマイド、１−メチルピリジニウムブロマイド、１−エチルピリジニウムブロマイド、１−ｎ−ブチルピリジニウムブロマイド、１−ｎ−ヘキシルピリジニウムブロマイド、１−ｎ−オクチルピリジニウムブロマイド、１−ｎ−ドデシルピリジニウムブロマイド、１−ｎ−フェニルピリジニウムブロマイド、１−メチルピコリニウムブロマイド、１−エチルピコリニウムブロマイド、１−ｎ−ブチルピコリニウムブロマイド、１−ｎ−ヘキシルピコリニウムブロマイド、１−ｎ−オクチルピコリニウムブロマイド、１−ｎ−ドデシルピコリニウムブロマイド及び１−ｎ−フェニルピコリニウムブロマイド等の４級アンモニウム塩。
【０３２９】
（５）テトラメチルホスホニウムクロライド、テトラメチルホスホニウムブロマイド、テトラエチルホスホニウムクロライド、テトラエチルホスホニウムブロマイド、テトラ−ｎ−ブチルホスホニウムクロライド、テトラ−ｎ−ブチルホスホニウムブロマイド、テトラ−ｎ−ブチルホスホニウムヨーダイド、テトラ−ｎ−ヘキシルホスホニウムブロマイド、テトラ−ｎ−オクチルホスホニウムブロマイド、メチルトリフェニルホスホニウムブロマイド、メチルトリフェニルホスホニウムヨーダイド、エチルトリフェニルホスホニウムブロマイド、エチルトリフェニルホスホニウムヨーダイド、ｎ−ブチルトリフェニルホスホニウムブロマイド、ｎ−ブチルトリフェニルホスホニウムヨーダイド、ｎ−ヘキシルトリフェニルホスホニウムブロマイド、ｎ−オクチルトリフェニルホスホニウムブロマイド、テトラフェニルホスホニウムブロマイド、テトラキスヒドロキシメチルホスホニウムクロライド、テトラキスヒドロキシメチルホスホニウムブロマイド、テトラキスヒドロキシエチルホスホニウムクロライド及びテトラキスヒドロキシブチルホスホニウムクロライド等のホスホニウム塩。
【０３３０】
（６）トリメチルスルホニウムブロマイド、トリエチルスルホニウムブロマイド、トリ−ｎ−ブチルスルホニウムクロライド、トリ−ｎ−ブチルスルホニウムブロマイド、トリ−ｎ−ブチルスルホニウムヨーダイド、トリ−ｎ−ブチルスルホニウムテトラフルオロボーレート、トリ−ｎ−ヘキシルスルホニウムブロマイド、トリ−ｎ−オクチルスルホニウムブロマイド、トリフェニルスルホニウムクロライド、トリフェニルスルホニウムブロマイド及びトリフェニルスルホニウムヨーダイド等のスルホニウム塩。
【０３３１】
（７）ジフェニルヨードニウムクロライド、ジフェニルヨードニウムブロマイド及びジフェニルヨードニウムヨーダイド等のヨードニウム塩。
【０３３２】
（８）塩酸、硫酸、硝酸、燐酸、炭酸等の鉱酸及びこれらの半エステル。
【０３３３】
（９）３フッ化硼素及び３フッ化硼素のエーテラート等に代表されるルイス酸。
【０３３４】
（１０）有機酸及びこれらの半エステル。
【０３３５】
（１１）ケイ酸及び四フッ化ホウ酸。
【０３３６】
これら化合物は単独で使用しても、複数を組み合わせて使用してもよい。
【０３３７】
エネルギー線照射による重合とは、エネルギー線（紫外線、近紫外線、可視光及、近赤外線及び赤外線等の光、並びに電子線等）を照射することにより重合物を生成させる方法である。エネルギー線の種類は、特に限定されるものではないが、好ましくは光、より好ましくは紫外線である。
【０３３８】
エネルギー線の発生源は、特に限定されるものではなく、例えば、低圧水銀灯、中圧水銀灯、高圧水銀灯、超高圧水銀灯、ＵＶランプ、キセノンランプ、カーボンアーク灯、メタルハライドランプ、蛍光灯、タングステンランプ、アルゴンイオンレーザ、ヘリウムカドミウムレーザ、ヘリウムネオンレーザ、クリプトンイオンレーザ、各種半導体レーザ、ＹＡＧレーザ、エキシマーレーザー、発光ダイオード、ＣＲＴ光源、プラズマ光源及び電子線照射器等の各種光源が挙げられる。
【０３３９】
エネルギー線照射による重合を行う際、重合を加速させるため、以下の化合物を光重合促進剤として添加することが、有効な手段となる場合がある。
【０３４０】
ベンゾイン類及びベンゾインアルキルエーテル類（ベンゾイン、ベンジル、ベンゾインメチルエーテル及びベンゾインイソプロピルエーテル）、アセトフェノン類（アセトフェノン、２，２−ジメトキシ−２−フェニルアセトフェノン、２，２−ジエトキシ−２−フェニルアセトフェノン、１，１−ジクロロアセトフェノン、１−ヒドロキシシクロヘキシルフェニルケトン、２−メチル−１−（４−（メチルチオ）フェニル）−２−モノフォリノ−プロパン−１−オン及びＮ，Ｎ−ジメチルアミノアセトフェノン等）、アントラキノン類（２−メチルアントラキノン、２−エチルアントラキノン、２−ｔｅｒｔ−ブチルアントラキノン、１−クロロアントラキノン、２−アミルアントラキノン及び２−アミノアントラキノン等）、チオキサントン類（２，４−ジメチルチオサントン、２，４−ジエチルチオキサントン、２−クロロチオキサントン及び２，４−ジイソプロピルチオキサントン等）、ケタール類（アセトフェノンジメチルケタール及びベンジルジメチルケタール等）、ベンゾフェノン類（ベンゾフェノン、メチルベンゾフェノン、４，４’−ジクロロベンゾフェノン及び４，４’−ビスジエチルアミノベンゾフェノン等）、キサントン類、安息香酸エステル類（エチル４−ジメチルアミノベンゾエート及び２−（ジメチルアミノ）エチルベンゾエート等）、アミン類（トリエチルアミン及びトリエタノールアミン等）、ヨードニウム塩化合物、スルホニウム塩化合物、アンモニウム塩化合物、ホスホニウム塩化合物、アルソニウム塩化合物、スチボニウム塩化合物、オキソニウム塩化合物、セレノニウム塩化合物、並びに、スタンノニウム塩化合物。これらは単独で使用しても、複数を組み合わせて使用してもよい。
【０３４１】
（Ａ）と（Ｂ）と（Ｃ）とを含有する組成物に、さらに（Ｄ）連鎖移動剤を含有させてもよい。（Ｄ）連鎖移動剤を用いることにより、得られる重合物及び硬化物は、高温下長期保持した際の揮発分がより低減され、溶融加工により成形する際のボイド発生、又は、重合物若しくは硬化物の近傍にある金属部材の汚染又は腐食をより抑制できる傾向にある。
【０３４２】
（Ｄ）連鎖移動剤としては、一般的に用いられるものであれば、特に限定されないが、環状エステル化合物、環状カーボネート化合物、環状シロキサン化合物、水酸基含有化合物からなる群より選ばれる少なくとも１種の化合物であることが好ましい。これらは単独で用いても、複数を組み合わせて用いてもよい。（Ｃ）エピスルフィド化合物の選択によっては、得られる重合物の透明性が低下する場合があることから、（Ｄ）連鎖移動剤としては、環状エステル化合物、環状カーボネート化合物、水酸基含有化合物からなる群より選ばれる少なくとも１種の化合物であることがより好ましい。（Ｃ）エピスルフィド化合物の重合時間をより短く出来る傾向があることから、（Ｄ）連鎖移動剤としては、水酸基含有化合物であることがさらに好ましい。
【０３４３】
（環状エステル化合物）
環状エステル化合物は、環状構造内にエステル基を有する化合物であれば特に限定されるものではなく、具体的には、エタノ−２−ラクトン、プロパノ−２−ラクトン、プロパノ−３−ラクトン、ブタノ−２−ラクトン、ブタノ−３−ラクトン、ブタノ−４−ラクトン、３−メチル−ブタノ−４−ラクトン、ペンタノ−２−ラクトン、ペンタノ−３−ラクトン、ペンタノ−４−ラクトン、ペンタノ−５−ラクトン、４−メチル−ペンタノ−４−ラクトン、ヘキサノ−２−ラクトン、ヘキサノ−３−ラクトン、ヘキサノ−４−ラクトン、ヘキサノ−５−ラクトン、ヘキサノ−６−ラクトン、ヘプタノ−２−ラクトン、ヘプタノ−３−ラクトン、ヘプタノ−４−ラクトン、ヘプタノ−５−ラクトン、ヘプタノ−６−ラクトン、ヘプタノ−７−ラクトン、オクタノ−２−ラクトン、オクタノ−３−ラクトン、オクタノ−４−ラクトン、オクタノ−５−ラクトン、オクタノ−６−ラクトン、オクタノ−７−ラクトン、オクタノ−８−ラクトン、ノナノ−２−ラクトン、ノナノ−３−ラクトン、ノナノ−４−ラクトン、ノナノ−５−ラクトン、ノナノ−６−ラクトン、ノナノ−７−ラクトン、ノナノ−８−ラクトン、ノナノ−９−ラクトン、デカノ−２−ラクトン、デカノ−３−ラクトン、デカノ−４−ラクトン、デカノ−５−ラクトン、デカノ−６−ラクトン、デカノ−７−ラクトン、デカノ−８−ラクトン、デカノ−９−ラクトン、デカノ−１０−ラクトン、
【０３４４】
ウンデカノ−２−ラクトン、ウンデカノ−３−ラクトン、ウンデカノ−４−ラクトン、ウンデカノ−５−ラクトン、ウンデカノ−６−ラクトン、ウンデカノ−７−ラクトン、ウンデカノ−８−ラクトン、ウンデカノ−９−ラクトン、ウンデカノ−１０−ラクトン、ウンデカノ−１１−ラクトン、ドデカノ−２−ラクトン、ドデカノ−３−ラクトン、ドデカノ−４−ラクトン、ドデカノ−５−ラクトン、ドデカノ−６−ラクトン、ドデカノ−７−ラクトン、ドデカノ−８−ラクトン、ドデカノ−９−ラクトン、ドデカノ−１０−ラクトン、ドデカノ−１１−ラクトン、ドデカノ−１２−ラクトン、トリデカノ−２−ラクトン、トリデカノ−３−ラクトン、トリデカノ−４−ラクトン、トリデカノ−５−ラクトン、トリデカノ−６−ラクトン、トリデカノ−７−ラクトン、トリデカノ−８−ラクトン、トリデカノ−９−ラクトン、トリデカノ−１０−ラクトン、トリデカノ−１１−ラクトン、トリデカノ−１２−ラクトン、トリデカノ−１３−ラクトン、テトラデカノ−２−ラクトン、テトラデカノ−３−ラクトン、テトラデカノ−４−ラクトン、テトラデカノ−５−ラクトン、テトラデカノ−６−ラクトン、テトラデカノ−７−ラクトン、テトラデカノ−８−ラクトン、テトラデカノ−９−ラクトン、テトラデカノ−１０−ラクトン、テトラデカノ−１１−ラクトン、テトラデカノ−１２−ラクトン、テトラデカノ−１３−ラクトン、テトラデカノ−１４−ラクトン、
【０３４５】
ペンタデカノ−２−ラクトン、ペンタデカノ−３−ラクトン、ペンタデカノ−４−ラクトン、ペンタデカノ−５−ラクトン、ペンタデカノ−６−ラクトン、ペンタデカノ−７−ラクトン、ペンタデカノ−８−ラクトン、ペンタデカノ−９−ラクトン、ペンタデカノ−１０−ラクトン、ペンタデカノ−１１−ラクトン、ペンタデカノ−１２−ラクトン、ペンタデカノ−１３−ラクトン、ペンタデカノ−１４−ラクトン、ペンタデカノ−１５−ラクトン、ヘキサデカノ−２−ラクトン、ヘキサデカノ−３−ラクトン、ヘキサデカノ−４−ラクトン、ヘキサデカノ−５−ラクトン、ヘキサデカノ−６−ラクトン、ヘキサデカノ−７−ラクトン、ヘキサデカノ−８−ラクトン、ヘキサデカノ−９−ラクトン、ヘキサデカノ−１０−ラクトン、ヘキサデカノ−１１−ラクトン、ヘキサデカノ−１２−ラクトン、ヘキサデカノ−１３−ラクトン、ヘキサデカノ−１４−ラクトン、ヘキサデカノ−１５−ラクトン、ヘキサデカノ−１６−ラクトン、から選ばれ得る。
【０３４６】
上記の中でも、（Ｄ）連鎖移動剤の重合物又は硬化物中への残留が抑制される、及び／又は（Ｃ）エピスルフィド化合物の重合時間の増長が抑制される傾向にあることから、環状エステル化合物は、以下の群から選ばれる少なくとも１種の化合物であることが好ましい。
【０３４７】
ブタノ−４−ラクトン、ペンタノ−４−ラクトン、ペンタノ−５−ラクトン、ヘキサノ−４−ラクトン、ヘキサノ−６−ラクトン、ヘプタノ−４−ラクトン、ヘプタノ−７−ラクトン、オクタノ−４−ラクトン、オクタノ−８−ラクトン、デカノ−１０−ラクトン、ドデカノ−１２−ラクトン、テトラデカノ−１４−ラクトン、ヘキサデカノ−１６−ラクトン。
【０３４８】
さらに好ましくは、以下の群から選ばれる少なくとも１種の化合物である。
ブタノ−４−ラクトン、ペンタノ−４−ラクトン、ヘキサノ−４−ラクトン。
【０３４９】
（環状カーボネート化合物）
環状カーボネート化合物は、環状構造内にカーボネート基を有する化合物であれば特に限定されるものではなく、具体的には、エチレンカーボネート、プロピレンカーボネート、ブチレンカーボネート、ペンチレンカーボネート、ヘキシレンカーボネート、ヘプチレンカーボネート、オクチレンカーボネート、ノニレンカーボネート、デシレンカーボネート、ウンデシレンカーボネート、ドデシレンカーボネート、トリデシレンカーボネート、テトラデシレンカーボネート、ペンタデシレンカーボネート、ヘキサデシレンカーボネート、プロピル−１，３−ジオキソラン−２−オン、ブチル−１，３−ジオキソラン−２−オン、ペンチル−１，３−ジオキソラン−２−オン、ヘキシル−１，３−ジオキソラン−２−オン、シクロヘキシル−１，３−ジオキソラン−２−オン、１，３−ジオキサン−２−オン、メチル−１，３−ジオキサン−２−オン、ジメチル−１，３−ジオキサン−２−オン、エチル−１，３−ジオキサン−２−オン、プロピル−１，３−ジオキサン−２−オン、ブチル−１，３−ジオキサン−２−オン、ペンチル−１，３−ジオキサン−２−オン、ヘキシル−１，３−ジオキサン−２−オン、シクロヘキシル−１，３−ジオキサン−２−オン、から選ばれ得る。
【０３５０】
上記の中でも、（Ｄ）連鎖移動剤の重合物又は硬化物中への残留が抑制される、及び／又は（Ｃ）エピスルフィド化合物の重合時間の増長が抑制される傾向にあることから、環状カーボネート化合物は、以下の群から選ばれる少なくとも１種の化合物であることが好ましい。
【０３５１】
エチレンカーボネート、プロピレンカーボネート、ブチレンカーボネート、ペンチレンカーボネート、ヘキシレンカーボネート、プロピル−１，３−ジオキソラン−２−オン、ブチル−１，３−ジオキソラン−２−オン、１，３−ジオキサン−２−オン、ジメチル−１，３−ジオキサン−２−オン、エチル−１，３−ジオキサン−２−オン、プロピル−１，３−ジオキサン−２−オン、ブチル−１，３−ジオキサン−２−オン。
【０３５２】
さらに好ましくは、以下の群から選ばれる少なくとも１種の化合物である。
エチレンカーボネート、プロピレンカーボネート、ブチレンカーボネート、１，３−ジオキサン−２−オン、ジメチル−１，３−ジオキサン−２−オン。
【０３５３】
（環状シロキサン化合物）
環状シロキサン化合物は、環状構造がシロキサン結合により形成されている化合物であれば特に限定されるものではなく、具体的には、トリメチルシクロトリシロキサン、トリエチルシクロトリシロキサン、トリプロピルシクロトリシロキサン、トリブチルシクロトリシロキサン、トリペンチルシクロトリシロキサン、トリヘキシルシクロトリシロキサン、トリヘプチルシクロトリシロキサン、トリオクチルシクロトリシロキサン、トリノニルシクロトリシロキサン、トリデシルシクロトリシロキサン、トリフェニルシクロトリシロキサン、ヘキサメチルシクロトリシロキサン、ヘキサエチルシクロトリシロキサン、ヘキサプロピルシクロトリシロキサン、ヘキサブチルシクロトリシロキサン、ヘキサペンチルシクロトリシロキサン、ヘキサヘキシルシクロトリシロキサン、ヘキサヘプチルシクロトリシロキサン、ヘキサオクチルシクロトリシロキサン、ヘキサノニルシクロトリシロキサン、ヘキサデシルシクロトリシロキサン、ヘキサフェニルシクロトリシロキサン、トリメチルトリフェニルシクロトリシロキサン、
【０３５４】
テトラメチルシクロテトラシロキサン、テトラエチルシクロテトラシロキサン、テトラプロピルシクロテトラシロキサン、テトラブチルシクロテトラシロキサン、テトラペンチルシクロテトラシロキサン、テトラヘキシルシクロテトラシロキサン、テトラヘプチルシクロテトラシロキサン、テトラオクチルシクロテトラシロキサン、テトラノニルシクロテトラシロキサン、テトラデシルシクロテトラシロキサン、テトラフェニルシクロテトラシロキサン、オクタメチルシクロテトラシロキサン、オクタエチルシクロテトラシロキサン、オクタプロピルシクロテトラシロキサン、オクタブチルシクロテトラシロキサン、オクタペンチルシクロテトラシロキサン、オクタヘキシルシクロテトラシロキサン、オクタヘプチルシクロテトラシロキサン、オクタオクチルシクロテトラシロキサン、オクタノニルシクロテトラシロキサン、オクタデシルシクロテトラシロキサン、オクタフェニルシクロテトラシロキサン、テトラメチルテトラフェニルシクロテトラシロキサン、
【０３５５】
ペンタメチルシクロペンタシロキサン、ペンタエチルシクロペンタシロキサン、ペンタプロピルシクロペンタシロキサン、ペンタブチルシクロペンタシロキサン、ペンタペンチルシクロペンタシロキサン、ペンタヘキシルシクロペンタシロキサン、ペンタヘプチルシクロペンタシロキサン、ペンタオクチルシクロペンタシロキサン、ペンタノニルシクロペンタシロキサン、ペンタデシルシクロペンタシロキサン、ペンタフェニルシクロペンタシロキサン、デカメチルシクロペンタシロキサン、デカエチルシクロペンタシロキサン、デカプロピルシクロペンタシロキサン、デカブチルシクロペンタシロキサン、デカペンチルシクロペンタシロキサン、デカヘキシルシクロペンタシロキサン、デカヘプチルシクロペンタシロキサン、デカオクチルシクロペンタシロキサン、デカノニルシクロペンタシロキサン、デカデシルシクロペンタシロキサン、デカフェニルシクロペンタシロキサン、ペンタメチルペンタフェニルシクロペンタシロキサン、から選ばれ得る。
【０３５６】
上記の中でも、（Ｄ）連鎖移動剤の重合物又は硬化物中への残留が抑制される、及び／又は（Ｃ）エピスルフィド化合物の重合時間の増長が抑制される傾向にあることから、環状シロキサン化合物は、以下の群から選ばれる少なくとも１種の化合物であることが好ましい。
【０３５７】
ヘキサメチルシクロトリシロキサン、ヘキサエチルシクロトリシロキサン、ヘキサプロピルシクロトリシロキサン、ヘキサブチルシクロトリシロキサン、ヘキサペンチルシクロトリシロキサン、ヘキサヘキシルシクロトリシロキサン、トリメチルトリフェニルシクロトリシロキサン、オクタメチルシクロテトラシロキサン、オクタエチルシクロテトラシロキサン、オクタプロピルシクロテトラシロキサン、オクタブチルシクロテトラシロキサン、オクタペンチルシクロテトラシロキサン、オクタヘキシルシクロテトラシロキサン、テトラメチルテトラフェニルシクロテトラシロキサン、デカメチルシクロペンタシロキサン、デカエチルシクロペンタシロキサン、デカプロピルシクロペンタシロキサン、デカブチルシクロペンタシロキサン、デカペンチルシクロペンタシロキサン、デカヘキシルシクロペンタシロキサン、ペンタメチルペンタフェニルシクロペンタシロキサン。
【０３５８】
さらに好ましくは、以下の群から選ばれる少なくとも１種の化合物である。
ヘキサメチルシクロトリシロキサン、オクタメチルシクロテトラシロキサン、デカメチルシクロペンタシロキサン。
【０３５９】
（水酸基含有化合物）
水酸基含有化合物は、構造内に水酸基を有する化合物であれば特に限定されるものではなく、具体的には、メタノール、エタノール、１−プロパノール、２−プロパノール、シクロプロパノール、メチルシクロプロパノール、ジメチルシクロプロパノール、エチルシクロプロパノール、プロピルシクロプロパノール、ブチルシクロプロパノール、１−ブタノール、２−ブタノール、ｔｅｒｔ−ブタノール、シクロブタノール、メチルシクロブタノール、ジメチルシクロブタノール、エチルシクロブタノール、プロピルシクロブタノール、ブチルシクロブタノール、１−ペンタノール、２−ペンタノール、３−ペンタノール、シクロペンタノール、メチルシクロペンタノール、ジメチルシクロペンタノール、エチルシクロペンタノール、プロピルシクロペンタノール、ブチルシクロペンタノール、メチル−１−ブタノール、メチル−２−ブタノール、ジメチル−１−ブタノール、ジメチル−２−ブタノール、エチル−１−ブタノール、エチル−２−ブタノール、１−ヘキサノール、２−ヘキサノール、３−ヘキサノール、シクロヘキサノール、メチルシクロヘキサノール、ジメチルシクロヘキサノール、エチルシクロヘキサノール、プロピルシクロヘキサノール、ブチルシクロヘキサノール、
【０３６０】
メチル−１−ペンタノール、メチル−２−ペンタノール、メチル−３−ペンタノール、ジメチル−１−ペンタノール、ジメチル−２−ペンタノール、ジメチル−３−ペンタノール、エチル−１−ペンタノール、エチル−２−ペンタノール、エチル−３−ペンタノール、１−ヘプタノール、２−ヘプタノール、３−ヘプタノール、シクロヘプタノール、メチルシクロヘプタノール、ジメチルシクロヘプタノール、エチルシクロヘプタノール、メチル−１−ヘキサノール、メチル−２−ヘキサノール、メチル−３−ヘキサノール、ジメチル−１−ヘキサノール、ジメチル−２−ヘキサノール、エチル−１−ヘキサノール、エチル−２−ヘキサノール、エチル−３−ヘキサノール、１−オクタノール、２−オクタノール、３−オクタノール、４−オクタノール、シクロオクタノール、メチルシクロオクタノール、ジメチルシクロオクタノール、エチルシクロオクタノール、ノナノール、シクロノナノール、デカノール、シクロデカノール、ウンデカノール、ドデカノール、トリデカノール、テトラデカノール、ペンタデカノール、ヘキサデカノール、
【０３６１】
エチレングリコール、１，２−プロパンジオール、１，３−プロパンジオール、メチルプロパンジオール、ジメチルプロパンジオール、シクロプロパンジオール、１，２−ブタンジオール、１，３−ブタンジオール、１，４−ブタンジオール、２，３−ブタンジオール、メチルブタンジオール、ジメチルブタンジオール、シクロブタンジオール、メチルシクロブタンジオール、ジメチルシクロブタンジオール、エチルシクロブタンジオール、プロピルシクロブタンジオール、ブチルシクロブタンジオール、１，２−ペンタンジオール、１，３−ペンタンジオール、１，４−ペンタンジオール、１，５−ペンタンジオール、メチルペンタンジオール、ジメチルペンタンジオール、シクロペンタンジオール、メチルシクロペンタンジオール、ジメチルシクロペンタンジオール、エチルシクロペンタンジオール、プロピルシクロペンタンジオール、ブチルシクロペンタンジオール、１，２−ヘキサンジオール、１，３−ヘキサンジオール、１，４−ヘキサンジオール、１，５−ヘキサンジオール、１，６−ヘキサンジオール、メチルヘキサンジオール、ジメチルヘキサンジオール、シクロヘキサンジオール、メチルシクロヘキサンジオール、ジメチルシクロヘキサンジオール、エチルシクロヘキサンジオール、プロピルシクロヘキサンジオール、ブチルシクロヘキサンジオール、
【０３６２】
１，２−ヘプタンジオール、１，３−ヘプタンジオール、１，４−ヘプタンジオール、１，５−ヘプタンジオール、１，６−ヘプタンジオール、１，７−ヘプタンジオール、シクロヘプタンジオール、メチルシクロヘプタンジオール、ジメチルシクロヘプタンジオール、１，２−オクタンジオール、１，３−オクタンジオール、１，４−オクタンジオール、１，５−オクタンジオール、１，６−オクタンジオール、１，７−オクタンジオール、１，８−オクタンジオール、シクロオクタンジオール、メチルシクロオクタンジオール、ジメチルシクロオクタンジオール、ノナンジオール、シクロノナンジオール、デカンジオール、シクロデカンジオール、ウンデカンジオール、ドデカンジオール、トリデカンジオール、テトラデカンジオール、ペンタデカンジオール、ヘキサデカンジオール、
【０３６３】
グリセロール、エリトリトール、キシリトール、マンニトール、ボレミトール、グルコース、スクロース、ジエチレングリコール、トリエチレングリコール、テトラエチレングリコール、ペンタエチレングリコール、ヘキサエチレングリコール、オクタエチレングリコール、ドデカエチレングリコール、メチラール、ＰＥＧ２００、ＰＥＧ３００、ＰＥＧ４００、ＰＥＧ６００、ＰＥＧ１０００、ＰＥＧ１５００、ＰＥＧ１５４０、ＰＥＧ４０００、ＰＥＧ６０００、ポリカーボネートジオール、
【０３６４】
ポリエステル−８−ヒドロキシ−１−アセチレン  ビス−ＭＰＡ  デンドロン  ジェネレーション  ３（製品名、Ａｌｄｒｉｃｈ社製）、ポリエステル−１６−ヒドロキシ−１−アセチレン  ビス−ＭＰＡ  デンドロン  ジェネレーション  ４（製品名、Ａｌｄｒｉｃｈ社製）、ポリエステル−３２−ヒドロキシ−１−アセチレン  ビス−ＭＰＡ  デンドロン  ジェネレーション  ５（製品名、Ａｌｄｒｉｃｈ社製）、ポリエステル−８−ヒドロキシ−１−カルボキシル  ビス−ＭＰＡ  デンドロン  ジェネレーション  ３（製品名、Ａｌｄｒｉｃｈ社製）、ポリエステル−１６−ヒドロキシ−１−カルボキシル  ビス−ＭＰＡ  デンドロン  ジェネレーション  ４（製品名、Ａｌｄｒｉｃｈ社製）、ポリエステル−３２−ヒドロキシ−１−カルボキシル  ビス−ＭＰＡ  デンドロン  ジェネレーション  ５（製品名、Ａｌｄｒｉｃｈ社製）、ハイパーブランチド  ビス−ＭＰＡ  ポリエステル−１６−ヒドロキシル，ジェネレーション  ２（製品名、Ａｌｄｒｉｃｈ社製）、ハイパーブランチド  ビス−ＭＰＡ  ポリエステル−３２−ヒドロキシル，ジェネレーション  ３（製品名、Ａｌｄｒｉｃｈ社製）、から選ばれ得る。
【０３６５】
上記の中でも、（Ｄ）連鎖移動剤の重合物又は硬化物中への残留が抑制される、及び／又は（Ｃ）エピスルフィド化合物の重合時間の増長が抑制される傾向にあることから、水酸基含有化合物は、以下の群から選ばれる少なくとも１種の化合物であることが好ましい。
【０３６６】
メタノール、エタノール、１−プロパノール、２−プロパノール、１−ブタノール、２−ブタノール、１−ペンタノール、２−ペンタノール、３−ペンタノール、シクロペンタノール、１−ヘキサノール、２−ヘキサノール、３−ヘキサノール、シクロヘキサノール、エチレングリコール、１，２−プロパンジオール、１，３−プロパンジオール、１，２−ブタンジオール、１，３−ブタンジオール、１，４−ブタンジオール、２，３−ブタンジオール、１，２−ペンタンジオール、１，３−ペンタンジオール、１，４−ペンタンジオール、１，５−ペンタンジオール、シクロペンタンジオール、１，２−ヘキサンジオール、１，３−ヘキサンジオール、１，４−ヘキサンジオール、１，５−ヘキサンジオール、１，６−ヘキサンジオール、シクロヘキサンジオール、グリセロール、メチラール。
【０３６７】
さらに好ましくは、以下の群から選ばれる少なくとも１種の化合物である。
２−プロパノール、２−ブタノール、２−ペンタノール、３−ペンタノール、シクロペンタノール、２−ヘキサノール、３−ヘキサノール、シクロヘキサノール、エチレングリコール、１，２−プロパンジオール、１，３−プロパンジオール、１，２−ブタンジオール、１，３−ブタンジオール、１，４−ブタンジオール、２，３−ブタンジオール、メチラール。
【０３６８】
（Ｄ）連鎖移動剤と（Ｃ）エピスルフィド化合物との混合比率は、前記（Ｄ）の物質量（ｍｏｌ）と、前記（Ｃ）に含まれるエピスルフィド基の物質量（ｍｏｌ）の比が、１：１０〜１：１００００であることが好ましい。
【０３６９】
（Ｄ）連鎖移動剤の物質量（ｍｏｌ）を１とした場合、（Ｃ）に含まれるエピスルフィド基の物質量（ｍｏｌ）が１０以上であることで、（Ｄ）連鎖移動剤の重合物又は硬化物中への残留が抑制され、（Ｃ）エピスルフィド化合物を重合して得られる重合物及び硬化物を、高温下長期保持した際の揮発分がより低減される傾向にあることから、好ましい。（Ｄ）連鎖移動剤の物質量（ｍｏｌ）を１とした場合、（Ｃ）に含まれるエピスルフィド基の物質量（ｍｏｌ）が２０以上であることで、（Ｃ）エピスルフィド化合物から形成される硬化物の機械的強度が向上する傾向にあることから、より好ましい。同様の観点から、（Ｄ）連鎖移動剤の物質量（ｍｏｌ）を１とした場合、（Ｃ）に含まれるエピスルフィド基の物質量（ｍｏｌ）が５０以上であることが、さらに好ましい。
【０３７０】
（Ｄ）連鎖移動剤の物質量（ｍｏｌ）を１とした場合、（Ｃ）に含まれるエピスルフィド基の物質量（ｍｏｌ）が１００００以下であることで、（Ｃ）エピスルフィド化合物を重合して得られる重合物及び硬化物を、高温下長期保持した際の揮発分がより低減される傾向にあることから、好ましい。同様の観点から、（Ｄ）連鎖移動剤の物質量（ｍｏｌ）を１とした場合、（Ｃ）に含まれるエピスルフィド基の物質量（ｍｏｌ）は２０００以下であることがより好ましく、さらに好ましくは１０００以下である。（Ａ）と（Ｂ）と（Ｃ）とを含有する組成物に、さらに（Ｄ）連鎖移動剤を含有させ、得られる重合物及び硬化物を、高温下長期保持した際の揮発分が低減される傾向がある理由は定かではないが、（Ｄ）連鎖移動剤によって、重合物及び硬化物の解重合が抑制された可能性が考えられる。
【０３７１】
（Ｄ）連鎖移動剤と（Ｃ）エピスルフィド化合物との混合比率は、下記式（１９）で表すこともできる。
指標γ＝αｄ／αｔ×１００  （１９）
αｄ：連鎖移動剤の物質量（ｍｏｌ）
αｔ：（Ｃ）エピスルフィド化合物に含まれるエピスルフィド基の物質量（ｍｏｌ）
【０３７２】
（Ｄ）連鎖移動剤の物質量（ｍｏｌ）と、（Ｃ）エピスルフィド化合物に含まれるエピスルフィド基の物質量（ｍｏｌ）との比が、１：１０であるとき、指標γ＝１０となる。
（Ｄ）連鎖移動剤の物質量（ｍｏｌ）と、（Ｃ）エピスルフィド化合物に含まれるエピスルフィド基の物質量（ｍｏｌ）との比が、１：２０であるとき、指標γ＝５となる。
（Ｄ）連鎖移動剤の物質量（ｍｏｌ）と、（Ｃ）エピスルフィド化合物に含まれるエピスルフィド基の物質量（ｍｏｌ）との比が、１：５０であるとき、指標γ＝２となる。
（Ｄ）連鎖移動剤の物質量（ｍｏｌ）と、（Ｃ）エピスルフィド化合物に含まれるエピスルフィド基の物質量（ｍｏｌ）との比が、１：１００００であるとき、指標γ＝０．０１となる。
（Ｄ）連鎖移動剤の物質量（ｍｏｌ）と、（Ｃ）エピスルフィド化合物に含まれるエピスルフィド基の物質量（ｍｏｌ）との比が、１：２０００であるとき、指標γ＝０．０５となる。
（Ｄ）連鎖移動剤の物質量（ｍｏｌ）と、（Ｃ）エピスルフィド化合物に含まれるエピスルフィド基の物質量（ｍｏｌ）との比が、１：１０００であるとき、指標γ＝０．１となる。
【０３７３】
（Ａ）と（Ｂ）と（Ｃ）と（Ｄ）とを含有する組成物を調整する方法としては、一般的に用いられる方法であれば、特に限定されないが、（Ａ）、（Ｂ）、（Ｃ）、（Ｄ）を同時に添加する方法、（Ａ）、（Ｂ）、（Ｃ）、（Ｄ）の内、任意に選択された少なくとも２成分を混合した後、残りの成分に添加、及び／又は、残りの成分を添加する方法が挙げられる。これらの中でも、組成物を安定的に調整でき、組成物としての安定性も優れる傾向にあることから、（Ａ）と（Ｂ）とを含有する混合物を調整した後、残りの成分である（Ｃ）、（Ｄ）に添加、及び／又は、前記残りの成分を添加する方法が好ましい。
【０３７４】
組成物を重合して得られる重合物及び硬化物は、目的に応じて、各種有機樹脂、無機充填剤、着色剤、レベリング剤、滑剤、界面活性剤、シリコーン系化合物、反応性希釈剤、非反応性希釈剤、酸化防止剤及び光安定剤等を適宜含むことができる。その他、一般に樹脂用の添加剤（可塑剤、難燃剤、安定剤、帯電防止剤、耐衝撃強化剤、発泡剤、抗菌・防カビ剤、導電性フィラー、防曇剤、架橋剤等）として供される物質を、重合物又は硬化物に配合しても差し支えない。
【０３７５】
有機樹脂としては、特に限定されるものではなく、例えば、アクリル樹脂、ポリエステル樹脂及びポリイミド樹脂等が挙げられる。
【０３７６】
無機充填材としては、例えば、シリカ類（溶融破砕シリカ、結晶破砕シリカ、球状シリカ、ヒュームドシリカ、コロイダルシリカ及び沈降性シリカ等）、シリコンカーバイド、窒化珪素、窒化ホウ素、炭酸カルシウム、炭酸マグネシウム、硫酸バリウム、硫酸カルシウム、マイカ、タルク、クレー、酸化アルミニウム、酸化マグネシウム、酸化ジルコニウム、酸化チタン、水酸化アルミニウム、水酸化マグネシウム、珪酸カルシウム、珪酸アルミニウム、珪酸リチウムアルミニウム、珪酸ジルコニウム、チタン酸バリウム、硝子繊維、炭素繊維、及び二硫化モリブデンが挙げられる。これらの中でも、シリカ類、炭酸カルシウム、酸化アルミニウム、酸化ジルコニウム、酸化チタン、水酸化アルミニウム、珪酸カルシウム及びチタン酸バリウムが好ましく、更に硬化物の物性を考慮すると、シリカ類がより好ましい。これらの無機充填材は単独でも、複数を組み合わせて使用してもよい。
【０３７７】
着色剤は、着色を目的に使用される物質であれば特に限定されず、例えば、フタロシアニン、アゾ、ジスアゾ、キナクリドン、アントラキノン、フラバントロン、ペリノン、ペリレン、ジオキサジン、縮合アゾ及びアゾメチン系の各種有機系色素、並びに、酸化チタン、硫酸鉛、クロムエロー、ジンクエロー、クロムバーミリオン、弁殻、コバルト紫、紺青、群青、カーボンブラック、クロムグリーン、酸化クロム及びコバルトグリーン等の無機顔料から選ばれ得る。これらの着色剤は単独でも、複数を組み合わせて使用してもよい。
【０３７８】
レベリング剤は、特に限定されず、例えば、エチルアクリレート、ブチルアクリレート、及び２−エチルヘキシルアクリレート等のアクリレートから形成される分子量４０００〜１２０００のオリゴマー、エポキシ化大豆脂肪酸、エポキシ化アビエチルアルコール、水添ひまし油、並びにチタン系カップリング剤から選ばれ得る。これらのレベリング剤は単独でも、複数を組み合わせて使用してもよい。
【０３７９】
滑剤は、特に限定されず、パラフィンワックス、マイクロワックス及びポリエチレンワックス等の炭化水素系滑剤、ラウリン酸、ミリスチン酸、パルミチン酸、ステアリン酸、アラキジン酸及びベヘン酸等の高級脂肪酸系滑剤、ステアリルアミド、パルミチルアミド、オレイルアミド、メチレンビスステアロアミド及びエチレンビスステアロアミド等の高級脂肪酸アミド系滑剤、硬化ひまし油、ブチルステアレート、エチレングリコールモノステアレート及びペンタエリスリトール（モノ−，ジ−，トリ−，又はテトラ−）ステアレート等の高級脂肪酸エステル系滑剤、セチルアルコール、ステアリルアルコール、ポリエチレングリコール及びポリグリセロール等のアルコール系滑剤、ラウリン酸、ミリスチン酸、パルミチン酸、ステアリン酸、アラキジン酸、ベヘン酸、リシノール酸及びナフテン酸等のマグネシウム、カルシウム、カドミウム、バリウム、亜鉛及び鉛等の金属塩である金属石鹸、並びに、カルナウバロウ、カンデリラロウ、ミツロウ及びモンタンロウ等の天然ワックスから選ばれ得る。これらの滑剤は単独でも、複数を組み合わせて使用してもよい。
【０３８０】
界面活性剤は、分子中に溶媒に対して親和性を持たない疎水基と、溶媒に対して親和性を持つ親媒基（通常は親水基）を持つ、両親媒性物質を指す。界面活性剤の種類は特に限定されるものではなく、例えば、シリコン系界面活性剤及びフッ素系界面活性剤等が挙げられる。界面活性剤は単独でも、複数を組み合わせて使用してもよい。
【０３８１】
シリコーン系化合物は、特に限定されず、例えば、シリコーン樹脂、シリコーン縮合物、シリコーン部分縮合物、シリコーンオイル、シランカップリング剤、シリコーンオイル、及びポリシロキサンが挙げられる。シリコーン化合物の両末端、片末端、あるいは側鎖に有機基を導入して変性されていてもよい。シリコーン系化合物の変性の方法も特に限定されず、例えば、アミノ変性、エポキシ変性、脂環式エポキシ変性、カルビノール変性、メタクリル変性、ポリエーテル変性、メルカプト変性、カルボキシル変性、フェノール変性、シラノール変性、ポリエーテル変性、ポリエーテル・メトキシ変性、及びジオール変性が挙げられる。
【０３８２】
反応性希釈剤は、特に限定されず、例えば、アルキルグリシジルエーテル、アルキルフェノールのモノグリシジルエーテル、ネオペンチルグリコールジグリシジルエーテル、１，６―ヘキサンジオールジグリシジルエーテル、アルカン酸グリシジルエステル、エチレングリコールジグリシジルエーテル、及びプロピレングリコールジグリシジルエーテルから選ばれ得る。
【０３８３】
非反応性希釈剤は、特に限定されず、例えば、ベンジルアルコール、ブチルジグリコール及びプロピレングリコールモノメチルエーテル等の高沸点溶媒から選ばれ得る。
【０３８４】
酸化防止剤は、特に限定されるものではないが、例えば、フェノール系酸化防止剤、リン系酸化防止剤、イオウ系酸化防止剤及びアミン系酸化防止剤から選ばれ得る。これらは、単独で使用しても、複数を組み合わせて使用してもよい。酸化防止剤の具体例としては、以下の（１）〜（４）のものが挙げられる。
【０３８５】
（１）フェノール系酸化防止剤：例えば、以下のアルキルフェノール類、ヒドロキノン類、チオアルキル又はチオアリール類、ビスフェノール類、ベンジル化合物類、トリアジン類、β−（３，５−ジ−ｔｅｒｔ−ブチル−４−ヒドロキシフェニル）プロピオン酸と一価又は多価アルコールとのエステル、β−（５−ｔｅｒｔ−ブチル−４−ヒドロキシ−３−メチルフェニル）プロピオン酸と一価又は多価アルコールとのエステル、β−（３，５−ジシクロヘキシル−４−ヒドロキシフェニル）プロピオン酸と一価又は多価アルコールとのエステル、３，５−ジ−ｔｅｒｔ−ブチル−４−ヒドロキシフェニル酢酸と一価又は多価アルコールとのエステル、β−（３，５−ジ−ｔｅｒｔ−ブチル−４−ヒドロキシフェニル）プロピオン酸のアミド、及びビタミン類。
【０３８６】
（１−１）アルキルフェノール類：２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、直鎖状又は分岐鎖状の側鎖を有するノニルフェノール類（例えば２，６−ジ−ノニル−４−メチルフェノール）、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール及びそれらの混合物、４−ヒドロキシラウルアニリド、４−ヒドロキシステアルアニリド、並びにオクチルＮ−（３，５−ジ−ｔｅｒｔ−ブチル−４−ヒドロキシフェニル）カルバマート。
【０３８７】
（１−２）ヒドロキノン類：２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアラート及びビス（３，５−ジ−ｔｅｒｔ−ブチル−４−ヒドロキシフェニル）アジパート。
【０３８８】
（１−３）チオアルキル又はチオアリール類：２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）及び４，４’−ビス（２，６−ジメチル−４−ヒドロキシフェニル）ジスルフィド。
【０３８９】
（１−４）ビスフェノール類：２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３’−ｔｅｒｔ−ブチル−４’−ヒドロキシフェニル）ブチラート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタラート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン及び１，１，５，５−テトラ（５−ｔｅｒｔ−ブチル−４−ヒドロキシ−２−メチルフェニル）ペンタン。
【０３９０】
（１−５）ベンジル化合物類：３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセタート、トリデシル−４−ヒドロキシ−３，５−ジ−ｔｅｒｔ−ブチルベンジルメルカプトアセタート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタラート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセタート、ジオクタデシル−２，２−ビス（３，５−ジ−ｔｅｒｔ−ブチル−２−ヒドロキシベンジル）マロナート、ジ−オクタデシル−２−（３−ｔｅｒｔ−ブチル−４−ヒドロキシ−５−メチルベンジル）マロナート、ジ−ドデシルメルカプトエチル−２，２−ビス（３，５−ジ−ｔｅｒｔ−ブチル−４−ヒドロキシベンジル）マロナート、ビス［４−（１，１，３，３−テトラメチルブチル）フェニル］−２，２−ビス（３，５−ジ−ｔｅｒｔ−ブチル−４−ヒドロキシベンジル）マロナート、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン及び２，４，６−トリス（３，５−ジ−ｔｅｒｔ−ブチル−４−ヒドロキシベンジル）フェノール。
【０３９１】
（１−６）トリアジン類：２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌラート、１，３，５−トリス（４−ｔｅｒｔ−ブチル−３−ヒドロキシ−２，６−ジメチルベンジル）イソシアヌラート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン及び１，３，５−トリス（３，５−ジシクロヘキシル−４−ヒドロキシベンジル）イソシアヌラート。
【０３９２】
（１−７）β−（３，５−ジ−ｔｅｒｔ−ブチル−４−ヒドロキシフェニル）プロピオン酸と一価又は多価アルコールとのエステル：β−（３，５−ジ−ｔｅｒｔ−ブチル−４−ヒドロキシフェニル）プロピオン酸と、メタノール、エタノール、ｎ−オクタノール、i−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、及び４−ヒドロキシメチル−１−ホスファ−２，６，７−トリオキサビシクロ［２．２．２］オクタン等から選ばれる一価又は多価アルコールとのエステル。
【０３９３】
（１−８）β−（５−ｔｅｒｔ−ブチル−４−ヒドロキシ−３−メチルフェニル）プロピオン酸と一価又は多価アルコールとのエステル：β−（５−ｔｅｒｔ−ブチル−４−ヒドロキシ−３−メチルフェニル）プロピオン酸と、メタノール、エタノール、ｎ−オクタノール、i−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、及び３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカン等から選ばれる一価又は多価アルコールとのエステル。
【０３９４】
（１−９）β−（３，５−ジシクロヘキシル−４−ヒドロキシフェニル）プロピオン酸と一価又は多価アルコールとのエステル：β−（３，５−ジシクロヘキシル−４−ヒドロキシフェニル）プロピオン酸と、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキミド、３−チアウンデカノール、３−チアペンタデカノール、トリメチルヘキサンジオール、トリメチロールプロパン、及び４−ヒドロキシメチル−１−ホスファ−２，６，７−トリオキサビシクロ［２．２．２］オクタン等から選ばれる一価又は多価アルコールとのエステル。
【０３９５】
（１−１０）３，５−ジ−ｔｅｒｔ−ブチル−４−ヒドロキシフェニル酢酸と一価又は多価アルコールとのエステル：３，５−ジ−ｔｅｒｔ−ブチル−４−ヒドロキシフェニル酢酸と、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、及び４−ヒドロキシメチル−１−ホスファ−２，６，７−トリオキサビシクロ［２．２．２］オクタンから選ばれる一価又は多価アルコールとのエステル。
【０３９６】
（１−１１）β−（３，５−ジ−ｔｅｒｔ−ブチル−４−ヒドロキシフェニル）プロピオン酸のアミド：Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド及びＮ，Ｎ’−ビス［２−（３−［３，５−ジ−ｔｅｒｔ−ブチル−４−ヒドロキシフェニル］プロピオニルオキシ）エチル］オキサミド。
【０３９７】
（１−１２）ビタミン類：α−トコフェロール、β−トコフェロール、γ−トコフェロール、δ−トコフェロール及びそれらの混合物、トコトリエノール、並びにアスコルビン酸。
【０３９８】
（２）リン系酸化防止剤：以下のホスホナート類、ホスファイト類及びオキサホスファフェナンスレン類。
【０３９９】
（２−１）ホスホナート類：ジメチル−２，５−ジ−ｔｅｒｔ−ブチル−４−ヒドロキシベンジルホスホナート、ジエチル−３，５−ジ−ｔｅｒｔ−ブチル−４−ヒドロキシベンジルホスホナート、ジオクタデシル−３，５−ジ−ｔｅｒｔ−ブチル−４−ヒドロキシベンジルホスホナート、ジオクタデシル−５−ｔｅｒｔ−ブチル−４−ヒドロキシ−３−メチルベンジルホスホナート、テトラキス（２，４−ジ−ｔｅｒｔ−ブチルフェニル）−４，４'−ビフェニレンジホスホナート及び３，５−ジ−ｔｅｒｔ−ブチル−４−ヒドロキシベンジルホスホン酸のモノエチルエステルのカルシウム塩。
【０４００】
（２−２）ホスファイト類：トリオクチルホスファイト、トリラウリルホスファイト、トリデシルホスファイト、オクチルジフエニルホスファイト、トリス（２，４−ジ−ｔｅｒｔ−ブチルフェニル）ホスファイト、トリフェニルホスファイト、トリス（ブトキシエチル）ホスファイト、トリス（ノニルフェニル）ホスファイト、ジステアリルペンタエリスリトールジホスファイト、テトラ（トリデシル）−１，１，３−トリス（２−メチル−５−ｔｅｒｔ−ブチル−４−ヒドロキシフェニル）ブタンジホスファイト、テトラ（Ｃ１２〜Ｃ１５混合アルキル）−４，４’−イソプロピリデンジフェニルジホスファイト、テトラ（トリデシル）−４，４’−ブチリデンビス（３−メチル−６−ｔｅｒｔ−ブチルフェノール）ジホスファイト、トリス（３，５−ジ−ｔｅｒｔ−ブチル−４−ヒドロキシフェニル）ホスファイト、トリス（モノ、ジ混合ノニルフェニル）ホスファイト、水素化−４，４‘−イソプロピリデンジフェノールポリホスファイト、ビス（オクチルフェニル）−ビス［４，４’−ブチリデンビス（３−メチル−６−ｔｅｒｔ−ブチルフェノール）］−１，６−ヘキサンジオールジホスファイト、フェニル−４，４’−イソプロピリデンジフェノール−ペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、トリス［４，４’−イソプロピリデンビス（２−ｔｅｒｔ−ブチルフェノール）］ホスファイト、フェニルジイソデシルホスファイト、ジ（ノニルフェニル）ペンタエリスリトールジホスファイト）、トリス（１，３−ジ−ステアロイルオキシイソプロピル）ホスファイト、及び４，４’−イソプロピリデンビス（２−ｔｅｒｔ−ブチルフェノール）−ジ（ノニルフェニル）ホスファイト。
【０４０１】
（２−３）オキサホスファフェナンスレン類：９，１０−ジヒドロ−９−オキサ−１０−ホスファフェナンスレン−１０−オキサイド、８−クロロ−９，１０−ジヒドロ−９−オキサ−１０−ホスファフェナンスレン−１０−オキサイド及び８−ｔ−ブチル−９，１０−ジヒドロ−９−オキサ−１０−ホスファフェナンスレン−１０−オキサイド。
【０４０２】
（３）イオウ系酸化防止剤：以下のジアルキルチオプロピオネート類、オクチルチオプロピオン酸と多価アルコールとのエステル、ラウリルチオプロピオン酸と多価アルコールとのエステル、及びステアリルチオプロピオン酸と多価アルコールとのエステル。
【０４０３】
（３−１）ジアルキルチオプロピオネート類：ジラウリルチオジプロピオネート、ジミリスチルチオジプロピオネート、及びジステアリルチオジプロピオネート。
【０４０４】
（３−２）オクチルチオプロピオン酸と多価アルコールとのエステル：オクチルチオプロピオン酸と、グリセリン、トリメチロールエタン、トリメチロールプロパン、ペンタエリスリトール及びトリスヒドロキシエチルイソシアヌレート等から選ばれる多価アルコールとのエステル。
【０４０５】
（３−３）ラウリルチオプロピオン酸と多価アルコールとのエステル：ラウリルチオプロピオン酸と、グリセリン、トリメチロールエタン、トリメチロールプロパン、ペンタエリスリトール、及びトリスヒドロキシエチルイソシアヌレートとのエステル。
【０４０６】
（３−４）ステアリルチオプロピオン酸と多価アルコールとのエステル：ステアリルチオプロピオン酸と、グリセリン、トリメチロールエタン、トリメチロールプロパン、ペンタエリスリトール及びトリスヒドロキシエチルイソシアヌレート等から選ばれる多価アルコールとのエステル。
【０４０７】
（４）アミン系酸化防止剤：Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン（例えば、ｐ，ｐ’−ジ−ｔｅｒｔ−オクチルジフェニルアミン）、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）−アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノ−及びジ−アルキル化ｔｅｒｔ−ブチル−／ｔｅｒｔ−オクチルジフェニルアミンの混合物、モノ−及びジ−アルキル化ノニルジフェニルアミンの混合物、モノ−及びジ−アルキル化ドデシルジフェニルアミンの混合物、モノ−及びジ−アルキル化イソプロピル／イソヘキシルジフェニルアミンの混合物、モノ−及びジ−アルキル化ｔｅｒｔ−ブチルジフェニルアミンの混合物、２，３−ジヒドロ−３，３−ジメチル−４Ｈ−１，４−ベンゾチアジン、フェノチアジン、モノ−及びジ−アルキル化ｔｅｒｔ−ブチル／ｔｅｒｔ−オクチルフェノチアジン類の混合物、モノ−及びジ−アルキル化ｔｅｒｔ−オクチルフェノチアジン類の混合物、Ｎ−アリルフェノチアジン，Ｎ，Ｎ，Ｎ’，Ｎ’−テトラフェニル−１，４−ジアミノブタ−２−エン、Ｎ，Ｎ−ビス（２，２，６，６−テトラメチルピペリジ−４−イル）ヘキサメチレンジアミン、ビス（２，２，６，６−テトラメチルピペリジ−４−イル）セバカート、２，２，６，６−テトラメチルピペリジン−４−オン、並びに、２，２，６，６−テトラメチルピペリジン−４−オール。
【０４０８】
光安定剤は、特に限定されるものではないが、トリアゾール系、ベンゾフェノン系、エステル系、アクリラート系、ニッケル系、トリアジン系及びオキサミド系等の紫外線吸収剤、並びにヒンダードアミン系光安定剤から選ばれ得る。これらは、単独で使用しても、複数を組み合わせて使用してもよい。光安定剤の具体例としては、以下の（１）〜（８）のものが挙げられる。
【０４０９】
（１）トリアゾール類：２−（２’−ヒドロキシ−５’−（１，１，３，３−テトラメチルブチル）フェニル）ベンゾトリアゾール、２−（２’−ヒドロキシ−４’−オクチルオキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニル）ベンゾトリアゾール、２，２’−メチレンビス［４−（１，１，３，３−テトラメチルブチル）−６−ベンゾトリアゾール−２−イルフェノール］、２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物、下記式（１８）で示されるトリアゾール化合物、並びに、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【０４１０】
【化１５】
2013015174.tif 000016
上記式（２０）中、Ｒは、３’−ｔｅｒｔ−ブチル−４’−ヒドロキシ−５’−２Ｈ−ベンゾトリアゾール−２−イルフェニルである。
【０４１１】
（２）ベンゾフェノン系：４−デシルオキシ、４−ベンジルオキシ、４，２’，４’−トリヒドロキシ及び２’−ヒドロキシ−４，４’−ジメトキシ誘導体類。
【０４１２】
（３）エステル系：４−ｔｅｒｔ−ブチルフェニルサリチラート、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾアート、ヘキサデシル−３，５−ジ−ｔｅｒｔ−ブチル−４−ヒドロキシベンゾアート、オクタデシル−３，５−ジ−ｔｅｒｔ−ブチル−４−ヒドロキシベンゾアート及び２−メチル−４，６−ジ−ｔｅｒｔ−ブチルフェニル３，５−ジ−ｔｅｒｔ−ブチル−４−ヒドロキシベンゾアート。
【０４１３】
（４）アクリラート系：エチル−α−シアノ−β，β−ジフェニルアクリラート、イソオクチル−α−シアノ−β，β−ジフェニルアクリラート、メチル−α−カルボメトキシシンナマート、メチル−α−シアノ−β−メチル−ｐ−メトキシシンナマート、ブチル−α−シアノ−β−メチル−ｐ−メトキシシンナマート、メチル−α−カルボメトキシ−ｐ−メトキシシンナマート及びＮ−（β−カルボメトキシ−β−シアノビニル）−２−メチルインドリン。
【０４１４】
（５）ニッケル系：ｎ−ブチルアミン、トリエタノールアミン及びＮ−シクロヘキシルジエタノールアミンのような追加のリガンドを有する又は有さない、１：１又は１：２錯体（例えば、２，２’−チオビス［４−（１，１，３，３−テトラメチルブチル）フェノール］のニッケル錯体）、ニッケルジブチルジチオカルバマート、４−ヒドロキシ−３，５−ジ−ｔｅｒｔ−ブチルベンジルリン酸のモノアルキルエステル（例えば、メチル又はエチルエステル）のニッケル塩、ケトキシム類のニッケル錯体（例えば、２−ヒドロキシ−４−メチルフェニルウンデシルケトキシムのニッケル錯体）、並びに、追加のリガンドを有する又は有さない１−フェニル−４−ラウロイル−５−ヒドロキシピラゾールのニッケル錯体。
【０４１５】
（６）トリアジン系：２，４，６−トリス（２−ヒドロキシ−４−オクチルオキシフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン及び２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０４１６】
（７）オキサミド系：４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド及びこれと２−エトキシ−２’−エチル−５，４’−ジ−ｔｅｒｔ−ブトキサニリドとの混合物、ｏ−及びｐ−メトキシ−二置換オキサニリドの混合物、並びにｏ−及びｐ−エトキシ−二置換オキサニリドの混合物。
【０４１７】
（８）ヒンダードアミン系：ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−ｔｅｒｔ−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖又は環式縮合物、トリス（２，２，６，６−テトラメチル−４−ピペリジル）ニトリロトリアセタート、テトラキス（２，２，６，６−テトラメチル−４−ピペリジル）−１，２，３，４−ブタンテトラカルボキシラート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロナート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖又は環式縮合物；
【０４１８】
２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、５−（２−エチルヘキサノイル）−オキシメチル−３，３，５−トリメチル−２−モルホリノン、１−（２−ヒドロキシ−２−メチルプロピル）−４−オクタデカノイルオキシー２，２，６，６−テトラメチルピペリジン、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、４−ヘキサデシルオキシ−及び４−ステアリルオキシ−２，２，６，６−テトラメチルピペリジンの混合物；
【０４１９】
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン、その他に４−ブチルアミノ−２，２，６，６−テトラメチルピペリジンとの縮合物、１，６−ヘキサンジアミンと２，４，６−トリクロロ−１，３，５−トリアジン、その他にＮ，Ｎ−ジブチルアミンと４−ブチルアミノ−２，２，６，６−テトラメチルピペリジンとの縮合物、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン；５−（２−エチルヘキサノイル）オキシメチル−３，３，５−トリメチル−２−モルホリノン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、並びに、マイレン酸無水物α−オレフィンコポリマーと２，２，６，６−テトラメチル−４−アミノピペリジン又は１，２，２，６，６−ペンタメチル−４−アミノピペリジンとの反応生成物。
【０４２０】
組成物中のエピスルフィド化合物を重合して形成される重合物若しくは硬化物に含有されるビニル結合の量は、高温下長期保持した際の変色が抑制される傾向にあることから、重合物若しくは硬化物の全体質量を基準として２質量％以下であることが好ましい。同様の観点から、ビニル結合の含有量は１質量％以下であることがより好ましく、さらに好ましくは０．５質量％以下である。
【０４２１】
エピスルフィド化合物を重合して形成される重合物若しくは硬化物に含有されるビニル結合の量は、重合する際に要する時間が短くでき、重合物若しくは硬化物の生産コストを抑制できる傾向にあることから、重合物若しくは硬化物の全体質量を基準として０．０１質量％以上であることが好ましい。同様の観点から、ビニル結合の含有量は０．０５質量％以上であることがより好ましく、さらに好ましくは０．０７質量％以上である。
【０４２２】
組成物中のエピスルフィド化合物を重合して形成される重合物若しくは硬化物に含有されるホウ素原子の含有量は、高温下長期保持した際の揮発分が低減され、溶融加工により成形する際のボイド発生、又は、重合物若しくは硬化物の近傍にある金属部材の汚染又は腐食を抑制できる傾向にあることから、重合物若しくは硬化物の全体質量を基準として６５００ｐｐｍ以下であることが好ましい。同様の観点から、ホウ素原子の含有量は３５００ｐｐｍ以下であることがより好ましく、さらに好ましくは１５００ｐｐｍ以下である。エピスルフィド化合物を重合して形成される重合物若しくは硬化物に含有されるホウ素原子の含有量が６５００ｐｐｍ以下であることで、高温下長期保持した際の揮発分が低減される理由は定かではないが、ホウ素原子を含有する化合物が揮発する、又はホウ素原子を含有する化合物によって、重合物若しくは硬化物の分解反応が促進された可能性が考えられる。
【０４２３】
組成物中のエピスルフィド化合物を重合して形成される重合物若しくは硬化物に含有されるホウ素原子の含有量は、高温下長期保持した際の揮発分が低減され、溶融加工により成形する際のボイド発生や、重合物若しくは硬化物の近傍にある金属部材の汚染や腐食を抑制できる傾向にあることから、重合物若しくは硬化物の全体質量を基準として１ｐｐｍ以上であることが好ましい。同様の観点から、ホウ素原子の含有量は５ｐｐｍ以上であることがより好ましく、さらに好ましくは１０ｐｐｍ以上である。エピスルフィド化合物を重合してなる重合物若しくは硬化物に含有されるホウ素原子の含有量が１ｐｐｍ以上であることで、高温下長期保持した際の揮発分が低減される理由は定かではないが、ホウ素原子を含有する化合物が、エピスルフィド基の重合末端と反応し、架橋構造を構築することによって、重合物若しくは硬化物の分解反応を抑制した可能性が考えられる。
【０４２４】
組成物中のエピスルフィド化合物を重合して形成される重合物若しくは硬化物に含有されるリン原子の含有量は、太陽光に類似した光に長期間曝された際の変色が抑制される傾向にあることから、重合物若しくは硬化物の全体質量を基準として１４０００ｐｐｍ以下であることが好ましい。同様の観点から、ホウ素原子の含有量は８５００ｐｐｍ以下であることがより好ましく、さらに好ましくは３５００ｐｐｍ以下であり、特に好ましくは２０００ｐｐｍ以下である。エピスルフィド化合物を重合してなる重合物若しくは硬化物に含有されるリン原子の含有量が１４０００ｐｐｍ以下であることで、太陽光に類似した光に長期間曝された際の変色が抑制される傾向がある理由は定かではないが、光によって生じたリンラジカル同士が結合することで、不安定な化合物が形成し、重合物若しくは硬化物が変質した可能性が考えられる。
【０４２５】
エピスルフィド化合物を重合してなる重合物若しくは硬化物に含有されるリン原子の含有量は、太陽光に類似した光に長期間曝された際の変色が抑制される傾向にあることから、重合物若しくは硬化物の全体質量を基準として１ｐｐｍ以上であることが好ましい。同様の観点から、リン原子の含有量は５ｐｐｍ以上であることがより好ましく、さらに好ましくは１０ｐｐｍ以上である。エピスルフィド化合物を重合してなる重合物若しくは硬化物に含有されるリン原子の含有量が１ｐｐｍ以上であることで、太陽光に類似した光に長期間曝された際の変色が抑制される傾向がある理由は定かではないが、光によって重合物若しくは硬化物中に生じたラジカルを、リン原子を含有する化合物が補足した可能性が考えられる。
【０４２６】
組成物及び該組成物を重合して形成される重合物若しくは硬化物の用途は、特に限定されるものではなく、例えば、電子材料（碍子類、交流変圧器、開閉機器等の注型及び回路ユニット、各種部品のパッケージ、ＩＣ・ＬＥＤ・半導体の周辺材料［封止材、レンズ材、基板材、ダイボンド材、チップコート材、積層板、光ファイバー、光導波路、光フィルター、電子部品用の接着剤、コート材、シール材、絶縁材、フォトレジスト、エンキャップ材、ポッティング材、光ディスクの光透過層や層間絶縁層、導光板、反射防止膜等］、発電器、モーター等の回転機コイル、巻線含浸、プリント配線基板、積層板、絶縁ボード、中型碍子類、コイル類、コネクター、ターミナル、各種ケース類、電気部品類等）、塗料（防蝕塗料、メンテナンス、船舶塗装、耐蝕ライニング、自動車・家電製品用プライマー、飲料・ビール缶、外面ラッカー、押出チューブ塗装、一般防蝕塗装、メンテナンス途装、木工製品用ラッカー、自動車用電着プライマー、その他工業用電着塗装、飲料・ビール缶内面ラッカー、コイルコーティング、ドラム・缶内面塗装、耐酸ライニング、ワイヤーエナメル、絶縁塗料、自動車用プライマー、各種金属製品の美装兼防蝕塗装、パイプ内外面塗装、電気部品絶縁塗装等）、複合材料（化学プラント用パイプ・タンク類、航空機材、自動車部材、各種スポーツ用品、炭素繊維複合材料、アラミド繊維複合材料等）、土木建築材料（床材、舗装材、メンブレン、滑り止め兼薄層舗装、コンクリート打ち継ぎ・かさ上げ、アンカー埋め込み接着、プレキャストコンクリート接合、タイル接着、コンクリート構造物の亀裂補修、台座のグラウト・レベリング、上下水道施設の防蝕・防水塗装、タンク類の耐蝕積層ライニング、鉄構造物の防蝕塗装、建築物外壁のマスチック塗装等）、接着剤（金属・ガラス・陶磁器・セメントコンクリート・木材・プラスチック等の同種又は異種材質の接着剤、自動車・鉄道車両・航空機等の組み立て用接着剤、プレハブ用複合パネル製造用接着剤等：一液型、二液型、シートタイプを含む。）、航空機・自動車・プラスチック成形の治工具（プレス型、ストレッチドダイ、マッチドダイ等樹脂型、真空成形・ブロー成型用モールド、マスターモデル、鋳物用パターン、積層治工具、各種検査用治工具等）、改質剤・安定剤（繊維の樹脂加工、ポリ塩化ビニル用安定剤、合成ゴムへの添加剤等）、ゴムの改質剤（加硫剤、加硫促進剤等）、等として用いることができる。
【０４２７】
レンズ材の例としては、光学機器用レンズ、自動車ランプ用レンズ、メガネレンズ、ＣＤ・ＤＶＤ等のピックアップ用レンズ及びプロジェクター用レンズが挙げられる。
【０４２８】
ＬＥＤ封止材の用途としては、特に限定されるものではなく、ディスプレイ、電光表示板、信号機、ディスプレイのバックライト（有機ＥＬディスプレイ、携帯電話、モバイルＰＣ等）、自動車の内外装照明、イルミネーション、照明器具、懐中電灯等、広い分野へ展開することができる。
【実施例】
【０４２９】
以下に本実施形態を具体的に説明した実施例を例示する。本発明はその要旨を超えない限り以下の実施例に限定されるものではない。【０４３０】
＜三ハロゲン化ホウ素−エーテル化合物、三ハロゲン化ホウ素−三価リン化合物、三ハロゲン化ホウ素−ケトン化合物、三ハロゲン化ホウ素−エーテル化合物、三価リン化合物、ケトン化合物に含有される錯体の検出：１１Ｂ−ＮＭＲ測定＞
１１Ｂ−ＮＭＲ測定は、以下の手順で行った。なお、以下では三ハロゲン化ホウ素−エーテル化合物に含有される錯体の検出を例として挙げたが、三ハロゲン化ホウ素−三価リン化合物、三ハロゲン化ホウ素−ケトン化合物、三ハロゲン化ホウ素−エーテル化合物、三価リン化合物、ケトン化合物においても、同様に実施した。
（１）サンプル瓶に、１０ｍｇのトリメトキシボラン（和光純薬工業株式会社製）を計りとり、クロロホルム−ｄ（和光純薬工業株式会社製）を加え、全体量を１ｇに調整した。
（２）サンプル瓶に、三ハロゲン化ホウ素−エーテル化合物を調製する際に用いた、三ハロゲン化ホウ素化合物１０ｍｇを計りとり、クロロホルム−ｄ（和光純薬工業株式会社製）を加え、全体量を１ｇに調整した。
（３）サンプル瓶に、調製した三ハロゲン化ホウ素−エーテル化合物１０ｍｇを計りとり、クロロホルム−ｄ（和光純薬工業株式会社製）を加え、全体量を１ｇに調整した。
（４）上記（２）の溶液を、直径５ｍｍφのＮＭＲチューブ内に挿入可能な特殊ＮＭＲチューブ（例えば、日本精密化学株式会社製「Ｎ−５０２Ｂ」等）に移した。
（５）上記（１）の溶液を直径５ｍｍφのＮＭＲチューブに移し、上記（４）の特殊ＮＭＲチューブを挿入し、下記条件で、１１Ｂ−ＮＭＲを測定した。
フーリエ変換核磁気共鳴装置：日本電子株式会社製「α−４００型」
核種：１１Ｂ
積算回数：１０００回
（６）上記（３）の溶液を、直径５ｍｍφのＮＭＲチューブ内に挿入可能な特殊ＮＭＲチューブ（例えば、日本精密化学株式会社製「Ｎ−５０２Ｂ」等）に移した。
（７）上記（１）の溶液を直径５ｍｍφのＮＭＲチューブに移し、上記（６）の特殊ＮＭＲチューブを挿入し、上記（５）と同様の方法で、１１Ｂ−ＮＭＲを測定した。
（８）上記（５）及び（７）で得られた測定結果において、トリメトキシボランのピークを１８ｐｐｍとし、（７）で得られたピークに、（５）で得られたピークと異なるピークが検出された場合、調製した三ハロゲン化ホウ素−エーテル化合物では錯体が形成されていると判断した。【０４３１】
＜エピスルフィド当量（ＷＰＴ）の算出：１Ｈ−ＮＭＲ測定＞
１Ｈ−ＮＭＲ測定は、以下の手順で行った。
（１）サンプル瓶に、１０ｍｇのサンプルと、２０ｍｇの内部標準物質を計りとり、更にクロロホルム−ｄ（和光純薬工業株式会社製）を加え、全体量を１ｇに調整した。
・内部標準物質：１，１，２，２−テトラブロモエタン（東京化成工業株式会社製、以下「ＴＢＥ」、という）
（２）上記（１）の溶液を、直径５ｍｍφのＮＭＲチューブに移し、下記条件で、１Ｈ−ＮＭＲを測定した。
フーリエ変換核磁気共鳴装置：日本電子株式会社製「α−４００型」
核種：１Ｈ
積算回数：２００回
上記測定結果から、以下の手順で、エピスルフィド当量を算出した。
（３）１Ｈ−ＮＭＲチャートから、エピスルフィド基由来ピークの面積値を算出した。
ここで、エピスルフィド基由来のピークとは、エピスルフィド基を構成する炭化水素上の１つの水素に由来するピークを指す。エピスルフィド化合物を構成するエピスルフィド基に由来する水素以外の水素に由来するピークと重複しないピークが適宜選択される。
（４）１Ｈ−ＮＭＲチャートから、内部標準物質由来ピークの面積値を算出した。
（５）上記（３）及び（４）で算出した面積値を、下記式に代入し、エピスルフィド当量（ｇ／ｍｏｌ）を求めた。
エピスルフィド当量（ｇ／ｍｏｌ）＝（ＳＡＭＧ／ＥＰＩＡ）×（ＴＢＥＭ／ＴＢＥＧ）×（ＴＢＥＡ／２）
ＥＰＩＡ：エピスルフィド基由来ピークの面積値
ＴＢＥＡ：ＴＢＥの２つの水素に由来するピークの面積値
ＴＢＥＧ：１Ｈ−ＮＭＲ測定を行う溶液を調製する際に、使用したＴＢＥの重量（ｇ）（本実施例においては２０ｍｇ）
ＴＢＥＭ：ＴＢＥの分子量
ＳＡＭＧ：１Ｈ−ＮＭＲ測定を行う溶液を調製する際に、使用したサンプルの重量（ｇ）（本実施例においては１０ｍｇ）
サンプルに含有されるエピスルフィド化合物中のエピスルフィド基を構成する炭化水素上の水素が１Ｈ−ＮＭＲの測定上同一のピークとして観測される場合には、（５）の手順を以下のように変更することで算出が可能となる。
（５−２）上記（３）及び（４）で算出した面積値を、下記式に代入し、エピスルフィド当量（ｇ／ｍｏｌ）を求めた。
エピスルフィド当量（ｇ／ｍｏｌ）＝ＳＡＭＧ×（エピスルフィド基由来ピークを構成している水素の個数／ＥＰＩＡ）×（ＴＢＥＭ／ＴＢＥＧ）×（ＴＢＥＡ／２）【０４３２】
＜混合指標αの算出＞
混合指標αは、以下の式（５）により算出した。
指標α＝（αｅ＋αｐ＋αｋ）／αｂ  （５）
ここで、
αｅ：（Ａ−１）エーテル化合物のエーテル基の物質量（ｍｏｌ）
αｐ：（Ａ−２）三価リン化合物に含有される三価のリン原子の物質量（ｍｏｌ）
αｋ：（Ａ−３）ケトン化合物のケトン基の物質量（ｍｏｌ）
αｂ：（Ｂ）三ハロゲン化ホウ素の物質量（ｍｏｌ）、をそれぞれ示す。【０４３３】
＜混合指標βの算出＞
混合指標βは、以下の式（１８）により算出した。
指標β＝αｂ／αｔ×１００  （１８）
ここで、
αｂ：（Ｂ）三ハロゲン化ホウ素の物質量（ｍｏｌ）
αｔ：（Ｃ）エピスルフィド化合物に含まれるエピスルフィド基の物質量（ｍｏｌ）、をそれぞれ示す。【０４３４】
＜エピスルフィド基反応率の算出（以下。「ＥＡ法」という）：１Ｈ−ＮＭＲ測定＞
１Ｈ−ＮＭＲ測定は、以下の手順で行った。
（１）サンプル瓶に、１０ｍｇのサンプルと、２０ｍｇの内部標準物質を計りとり、更にクロロホルム−ｄ（和光純薬工業株式会社製）を加え、全体量を１ｇに調整した。
・内部標準物質：１，１，２，２−テトラブロモエタン（東京化成工業株式会社製、以下「ＴＢＥ」、という）
（２）上記（１）の溶液を、直径５ｍｍφのＮＭＲチューブに移し、下記条件で、１Ｈ−ＮＭＲを測定した。
フーリエ変換核磁気共鳴装置：日本電子株式会社製「α−４００型」
核種：１Ｈ
積算回数：２００回
上記測定結果から、以下の手順で、エピスルフィド基反応率を算出した。
（３）１Ｈ−ＮＭＲチャートから、エピスルフィド基由来ピークの面積値を算出した。
ここで、エピスルフィド基由来のピークとは、エピスルフィド基を構成する炭化水素上の１つの水素に由来するピークを指す。エピスルフィド化合物を構成するエピスルフィド基に由来する水素以外の水素に由来するピークと重複しないピークが適宜選択される。
（４）１Ｈ−ＮＭＲチャートから、内部標準物質由来ピークの面積値を算出した。
（５）上記（３）及び（４）で算出した面積値を、下記式に代入し、エピスルフィド基反応率（％）を求めた。
エピスルフィド基反応率（％）＝１００−ＥＰＩＡ×（ＴＢＥＧ／ＴＢＥＭ）×（２／ＴＢＥＡ）×（ＲＥＡＧ／ＳＡＭＧ）×（ＷＰＴ／ＥＰＩＧ）×１００
ＥＰＩＡ：エピスルフィド基由来ピークの面積値
ＴＢＥＡ：ＴＢＥの２つの水素に由来するピークの面積値
ＥＰＩＧ：重合性組成物を調製する際に使用したエピスルフィド化合物の重量（ｇ）
ＷＰＴ：重合性組成物を調製する際に使用したエピスルフィド化合物のエピスルフィド当量（ｇ／ｍｏｌ）
ＲＥＡＧ：重合性組成物の重量（ｇ）
ＴＢＥＧ：１Ｈ−ＮＭＲ測定を行う溶液を調製する際に、使用したＴＢＥの重量（ｇ）（本実施例においては２０ｍｇ）
ＴＢＥＭ：ＴＢＥの分子量
ＳＡＭＧ：１Ｈ−ＮＭＲ測定を行う溶液を調製する際に、使用したサンプルの重量（ｇ）（本実施例においては１０ｍｇ）
サンプルに含有されるエピスルフィド化合物中のエピスルフィド基を構成する炭化水素上の水素が１Ｈ−ＮＭＲの測定上同一のピークとして観測される場合には、（５）の手順を以下のように変更することで算出が可能となる。
（５−２）上記（３）及び（４）で算出した面積値を、下記式に代入し、エピスルフィド基反応率（％）を求めた。
エピスルフィド基反応率（％）＝１００−｛ＥＰＩＡ／（エピスルフィド基由来ピークを構成している水素の個数）｝×（ＴＢＥＧ／ＴＢＥＭ）×（２／ＴＢＥＡ）×（ＲＥＡＧ／ＳＡＭＧ）×（ＷＰＴ／ＥＰＩＧ）×１００【０４３５】
＜エピスルフィド基反応率の算出（以下。「ＥＢ法」という）：ＦＴ−ＩＲ測定＞
ＥＡ法において、サンプルがクロロホルム−ｄに溶解しない場合には、ＥＢ法によりエピスルフィド基反応率が算出される。
ＦＴ−ＩＲ測定は、以下の手順で行った。
（１）メノウ製の乳鉢に、２ｍｇのサンプルと、１００ｍｇの臭化カリウム（Ａｌｄｒｉｃｈ社製、ＩＲグレード）を計りとり、メノウ製の乳棒にて均一になるまで粉砕した。
（２）上記（１）の試料５０ｍｇを錠剤成型器にて、円盤状に成型した。
（３）上記（２）の成型体を錠剤サンプルホルダーに設置し、下記条件で、ＦＴ−ＩＲ測定を行った。
フーリエ変換赤外分光装置：サーモフィッシャーサイエンティフィック社製「Ｎｉｃｏｌｅｔ６７００型」
分解能：４ｃｍ−１
測定法：透過法
積算回数：１２８回
上記測定結果から、以下の手順でエピスルフィド基反応率を算出した。
（４）ＦＴ−ＩＲチャートから、エピスルフィド基由来ピークの面積値を算出した。
ここで、エピスルフィド基由来のピークとは、エピスルフィド基を構成する原子間の振動に由来するピークを指す。サンプルに含有される化合物において、エピスルフィド基に由来するピーク以外の原子間の振動に由来するピークと重複しないピークが適宜選択される。
（５）（４）で算出した面積値を、下記式に代入し、エピスルフィド基反応率（％）を求めた。
エピスルフィド基反応率（％）＝１００−ＲＩＲＡ／ＳＩＲＡ×１００
ＲＩＲＡ：サンプルを測定した結果得られたＦＴ−ＩＲチャートにおいて、エピスルフィド基由来のピーク面積
ＳＩＲＡ：サンプルを作製する際に用いた、重合前のエピスルフィド化合物を測定した結果得られたＦＴ−ＩＲチャートにおける、エピスルフィド基由来のピーク面積
【０４３６】
＜ビニル基生成率の算出：１Ｈ−ＮＭＲ測定＞
１Ｈ−ＮＭＲ測定は、以下の手順で行った。
（１）サンプル瓶に、１０ｍｇのサンプルと、２０ｍｇの内部標準物質を計りとり、更にクロロホルム−ｄ（和光純薬工業株式会社製）を加え、全体量を１ｇに調整した。
・内部標準物質：１，１，２，２−テトラブロモエタン（東京化成工業株式会社製、以下「ＴＢＥ」、という）
（２）上記（１）の溶液を、直径５ｍｍφのＮＭＲチューブに移し、下記条件で、１Ｈ−ＮＭＲを測定した。
フーリエ変換核磁気共鳴装置：日本電子株式会社製「α−４００型」
核種：１Ｈ
積算回数：２００回
上記測定結果から、以下の手順で、ビニル基生成率を算出した。
（３）１Ｈ−ＮＭＲチャートから、ビニル基由来ピークの面積値を算出した。
ここで、ビニル基由来のピークとは、ビニル基を構成する炭化水素上の１つの水素に由来するピークを指す。サンプルに含有される化合物を構成する水素であって、ビニル基に由来する水素以外の水素に由来するピークと重複しないピークが適宜選択される。
（４）１Ｈ−ＮＭＲチャートから、内部標準物質由来ピークの面積値を算出した。
（５）上記（３）及び（４）で算出した面積値を、下記式に代入し、エピスルフィド当量（ｇ／ｍｏｌ）を求めた。
ビニル基生成率（％）＝ＶＩＮＡ×（ＴＢＥＧ／ＴＢＥＭ）×（２／ＴＢＥＡ）×（ＲＥＡＧ／ＳＡＭＧ）×（ＷＰＴ／ＥＰＩＧ）×１００
ＶＩＮＡ：ビニル基由来ピークの面積値
ＴＢＥＡ：ＴＥＢの２つの水素に由来するピークの面積値
ＥＰＩＧ：重合性組成物を調製する際に使用したエピスルフィド化合物の重量（ｇ）
ＷＰＴ：重合性組成物を調製する際に使用したエピスルフィド化合物のエピスルフィド当量（ｇ／ｍｏｌ）
ＲＥＡＧ：重合性組成物の重量（ｇ）
ＴＢＥＧ：１Ｈ−ＮＭＲ測定を行う溶液を調製する際に、使用したＴＢＥの重量（ｇ）（本実施例においては２０ｍｇ）
ＴＢＥＭ：ＴＢＥの分子量
ＳＡＭＧ：１Ｈ−ＮＭＲ測定を行う溶液を調製する際に、使用したサンプルの重量（ｇ）（本実施例においては１０ｍｇ）
ビニル基を構成する炭化水素上の水素が１Ｈ−ＮＭＲの測定上同一のピークとして観測される場合には、（５）の手順を以下のように変更することで算出が可能となる。
（５−２）上記（３）及び（４）で算出した面積値を、下記式に代入し、ビニル基生成率（％）を求めた。
ビニル基生成率（％）＝｛ＶＩＮＡ／（ビニル基由来ピークを構成している水素の個数）｝×（ＴＢＥＧ／ＴＢＥＭ）×（２／ＴＢＥＡ）×（ＲＥＡＧ／ＳＡＭＧ）×（ＷＰＴ／ＥＰＩＧ）×１００【０４３７】
＜安定性評価Ａ＞
調製した重合性組成物の一部を、２０℃に設定された恒温器に入れ、１時間保持した後、ＥＡ法にてエピスルフィド基反応率を算出した。
安定性は、エピスルフィド基反応率が１０％以下の場合に良好（「Ａ」）と判断し、５％以下の場合に特に良好（「ＡＡ」）と判断し、これら以外の場合に不良（「Ｃ」）と判断した。【０４３８】
＜安定性評価Ｂ＞
安定性評価Ａにおいて、重合組成物がクロロホルム−ｄに完全に溶解しない場合には、ＥＢ法にてエピスルフィド基反応率を算出した。
安定性は、エピスルフィド基反応率が１０％以下の場合に良好（「Ａ」）と判断し、５％以下の場合に特に良好（「ＡＡ」）と判断し、これら以外の場合に不良（「Ｃ」）と判断した。【０４３９】
＜重合性評価Ａ＞
ＥＡ法にて、得られた重合物のエピスルフィド基反応率を算出した。
重合性は、エピスルフィド基反応率が９０％以上の場合に良好（「Ａ」）と判断し、９５％以上の場合に特に良好（「ＡＡ」）と判断し、これら以外の場合に不良（「Ｃ」）と判断した。【０４４０】
＜重合性評価Ｂ＞
重合性評価Ａにおいて、重合物がクロロホルム−ｄに完全に溶解しない場合には、ＥＢ法にてエピスルフィド基反応率を算出した。
重合性は、エピスルフィド基反応率が９０％以上の場合に良好（「Ａ」）と判断し、９５％以上の場合に特に良好（「ＡＡ」）と判断し、これら以外の場合に不良（「Ｃ」）と判断した。【０４４１】
＜副反応性評価Ａ＞
調製した重合物のビニル基生成率を算出した。
副反応性は、ビニル基生成率が５％以下の場合に良好（「Ａ」）と判断し、２％以下の場合に特に良好（「ＡＡ」）と判断し、これら以外の場合に不良（「Ｃ」）と判断した。【０４４２】
＜副反応性評価Ｂ＞
副反応性評価Ａにおいて、重合物がクロロホルム−ｄに完全に溶解しない場合には、以下の方法にて評価を実施した。
（１）評価用サンプルを凍結粉砕機にて、紛体状サンプルとした。
（２）上記（１）の紛体状サンプルを、直径４ｍｍφのＮＭＲチューブに移し、下記条件で、固体１３Ｃ−ＮＭＲを測定した。
フーリエ変換核磁気共鳴装置：日本電子株式会社製「ＥＣＡ７００型」
核種：１３Ｃ
積算回数：１６，０００回
測定方法：ＣＰ／ＭＡＳ法
ＭＡＳ：１０，０００Ｈｚ
（３）上記測定結果より、ビニル基由来ピークが観測されなかった場合に特に良好（「ＡＡ」）と判断し、観測された場合に不良（「Ｃ」）と判断した。【０４４３】
＜総合判定＞
安定性評価、重合性評価、副反応性評価の全ての評価において、特に良好であると判断された場合、及び少なくとも１つの評価において良好と判断され、それ以外の評価において特に良好又は良好と判断された場合に、総合判定として合格（（「ＡＡ」又は「Ａ」）とした。それ以外の場合については、全て不合格（「Ｃ」）とした。【０４４４】
製造例、実施例、比較例で使用した原材料について、以下の（１）〜（２１４）に示す。
（エポキシ化合物）
（１）エポキシ化合物Ｂ：エチレンオキシド（Ａｌｄｒｉｃｈ社製、以下、「ＥＯ」という。）
・エポキシ当量（ＷＰＥ）：４４ｇ／ｅｑ．
（２）エポキシ化合物Ｃ：プロピレンオキシド（和光純薬工業株式会社製、以下、「ＰＯ」という。）
・エポキシ当量（ＷＰＥ）：５８ｇ／ｅｑ．
（３）エポキシ化合物Ｄ：１，２−エポキシブタン（東京化成工業株式会社製、以下、「１２ＥＢ」という。）
・エポキシ当量（ＷＰＥ）：７２ｇ／ｅｑ．
（４）エポキシ化合物Ｅ：１，２−エポキシペンタン（東京化成工業株式会社製、以下、「１２ＥＰ」という。）
・エポキシ当量（ＷＰＥ）：８６ｇ／ｅｑ．
（５）エポキシ化合物Ｆ：１，２−エポキシヘキサン（東京化成工業株式会社製、以下、「１２ＥＨ」という。）
・エポキシ当量（ＷＰＥ）：１００ｇ／ｅｑ．
（６）エポキシ化合物Ｇ：１，２−エポキシヘプタン（東京化成工業株式会社製、以下、「１２ＥＨＰ」という。）
・エポキシ当量（ＷＰＥ）：１１４ｇ／ｅｑ．
（７）エポキシ化合物Ｈ：１，２−エポキシオクタン（和光純薬工業株式会社製、以下、「１２ＥＯ」という。）
・エポキシ当量（ＷＰＥ）：１２８ｇ／ｅｑ．
（８）エポキシ化合物Ｉ：１，２−エポキシデカン（和光純薬工業株式会社製、以下、「１２ＥＤ」という。）
・エポキシ当量（ＷＰＥ）：１５６ｇ／ｅｑ．
（９）エポキシ化合物Ｊ：１，２−エポキシドデカン（和光純薬工業株式会社製、以下、「１２ＥＤＤ」という。）
・エポキシ当量（ＷＰＥ）：１８４ｇ／ｅｑ．
（１０）エポキシ化合物Ｋ：１，２−エポキシテトラデカン（和光純薬工業株式会社製、以下、「１２ＥＴＤ」という。）
・エポキシ当量（ＷＰＥ）：２１２ｇ／ｅｑ．
（１１）エポキシ化合物Ｌ：１，２−エポキシヘキサデカン（東京化成工業株式会社製、以下、「１２ＥＨＤ」という。）
・エポキシ当量（ＷＰＥ）：２４０ｇ／ｅｑ．
（１２）エポキシ化合物Ｍ：１，２−エポキシオクタデカン（東京化成工業株式会社製、以下、「１２ＥＯＤ」という。）
・エポキシ当量（ＷＰＥ）：２６８ｇ／ｅｑ．
（１３）エポキシ化合物Ｎ：１，２−エポキシエイコサン（東京化成工業株式会社製、以下、「１２ＥＥＣ」という。）
・エポキシ当量（ＷＰＥ）：２９７ｇ／ｅｑ．
（１４）エポキシ化合物Ａ：フェニルグリシジルエーテル（和光純薬工業株式会社製、以下、「ＰＧＥ」という。）
・エポキシ当量（ＷＰＥ）：１５０ｇ／ｅｑ．
（１５）エポキシ化合物Ｏ：ビスフェノールＡ型エポキシ化合物（以下、「Ｂｉｓ−Ａ−１」という。）
・商品名：旭化成エポキシ株式会社製、「ＡＥＲ」
・エポキシ当量（ＷＰＥ）：１８９ｇ／ｅｑ．
（１６）エポキシ化合物Ｐ：水添ビスフェノールＡ型エポキシ化合物（以下、「水添Ｂｉｓ−Ａ」という。）
・商品名：ジャパンエポキシレジン社製、「ＹＸ８０００」
・エポキシ当量（ＷＰＥ）：２０５ｇ／ｅｑ．
（１７）エポキシ化合物Ｑ：ビスフェノールＡ型エポキシ化合物（以下、「Ｂｉｓ−Ａ−２」という。）
・商品名：旭化成エポキシ株式会社製、「ＡＥＲ」
・エポキシ当量（ＷＰＥ）：４８０ｇ／ｅｑ．
（１８）エポキシ化合物Ｒ：ビスフェノールＡ型エポキシ化合物（以下、「Ｂｉｓ−Ａ−３」という。）
・商品名：旭化成エポキシ株式会社製、「ＡＥＲ」
・エポキシ当量（ＷＰＥ）：５６０ｇ／ｅｑ．
（１９）エポキシ化合物Ｓ：ビスフェノールＡ型エポキシ化合物（以下、「Ｂｉｓ−Ａ−４」という。）
・商品名：旭化成エポキシ株式会社製、「ＡＥＲ」
・エポキシ当量（ＷＰＥ）：６５０ｇ／ｅｑ．
（２０）エポキシ化合物Ｔ：シクロペンテンオキシド（Ａｌｄｒｉｃｈ社製、以下、「Ｃ５Ｏ」という。）
・エポキシ当量（ＷＰＥ）：８４ｇ／ｅｑ．
（２１）エポキシ化合物Ｕ：シクロヘキセンオキシド（Ａｌｄｒｉｃｈ社製、以下、「Ｃ６Ｏ」という。）
・エポキシ当量（ＷＰＥ）：９８ｇ／ｅｑ．
（２２）エポキシ化合物Ｖ：シクロヘプテンオキシド（Ａｌｄｒｉｃｈ社製、以下、「Ｃ７Ｏ」という。）
・エポキシ当量（ＷＰＥ）：１１２ｇ／ｅｑ．
（２３）エポキシ化合物Ｗ：シクロオクテンオキシド（Ａｌｄｒｉｃｈ社製、以下、「Ｃ８Ｏ」という。）
・エポキシ当量（ＷＰＥ）：１２６ｇ／ｅｑ．
（２４）エポキシ化合物Ｘ：脂環式エポキシ化合物（以下、「ＣＥＬ」という。）
・商品名：ダイセル化学工業株式会社、「セロキサイド２０２１Ｐ」
・エポキシ当量（ＷＰＥ）：１３１ｇ／ｅｑ．
（２５）エポキシ化合物Ｙ：ビス（２，３−エポキシプロピル）ジスルフィド（以下、「ＢＥＤＳ」という。）
特開２００２−１９４０８３に記載の方法に従ってＢＥＤＳを合成した。
・エポキシ当量（ＷＰＥ）：９１ｇ／ｅｑ．
（２６）エポキシ化合物Ｚ：１，３−ビス（３−グリシドキシプロピル）−１，１，３，３−テトラメチルジシロキサン（以下、「ＢＧＴＤ」という。）
・商品名：信越化学工業株式会社、「ＬＳ−７９７０」
・エポキシ当量（ＷＰＥ）：１８２ｇ／ｅｑ．
（２７）エポキシ化合物ＡＡ：ビス［２−（３，４−エポキシシクロヘキシル）エチル］テトラメチルジシロキサン（以下、「ＢＣＴＤ」という。）
・商品名：Ｇｅｌｅｓｔ，  Ｉｎｃ．、「ＳＩＢ１０９２．０」
・エポキシ当量（ＷＰＥ）：１９２ｇ／ｅｑ．
（２８）エポキシ化合物ＡＢ：１，３，５，７−テトラ−（３−グリシドキシプロピル）テトラメチルシクロテトラシロキサン（以下、「ＴＧＣＳ」という。）
Ｅｕｒｏ．Ｐｏｌｙｍ．Ｊ．２０１０，４６，１５４５．記載の方法に従って、ＴＧＣＳを合成した。
・エポキシ当量（ＷＰＥ）：１７４ｇ／ｅｑ．
（２９）エポキシ化合物ＡＣ：１，３，５，７−テトラ−［２−（３，４−エポキシシクロヘキシルエチル）］テトラメチルシクロテトラシロキサン（以下、「ＴＣＣＳ」という。）
特開２０００−１０３８５９に記載の方法に従って、ＴＣＣＳを合成した。
・エポキシ当量（ＷＰＥ）：１８４ｇ／ｅｑ．
（３０）エポキシ化合物ＡＤ：ブタジエンモノオキシド（和光純薬工業株式会社製、以下、「ＢＤＭＯ」という。）
・エポキシ当量（ＷＰＥ）：７０ｇ／ｅｑ．
（３１）エポキシ化合物ＡＥ：１，２−エポキシ−５−ヘキセン（和光純薬株式会社製、以下、「ＥＰＨＥ」という。）
・エポキシ当量（ＷＰＥ）：９８ｇ／ｅｑ．
（３２）エポキシ化合物ＡＦ：アリルグリシジルエーテル（和光純薬株式会社製、以下、「ＡＧＥ」という。）
・エポキシ当量（ＷＰＥ）：１１４ｇ／ｅｑ．
（３３）エポキシ化合物ＡＧ：１，２−エポキシ−４−ビニルシクロヘキサン（Ａｌｄｒｉｃｈ社製、以下、「ＥＶＣＨ」という。）
・エポキシ当量（ＷＰＥ）：１２４ｇ／ｅｑ．
（３４）エポキシ化合物ＡＨ：グリシジルメタクリレート（和光純薬株式会社製、以下、「ＧＬＭＴ」という。）
・エポキシ当量：１４２ｇ／ｅｑ．【０４４５】
（チア化剤）
（３５）チア化剤：チオ尿素（和光純薬工業株式会社製、以下、「ＴＵ」という。）
（水酸基化合物）
（３６）水酸基化合物Ａ：１，２−プロピレングリコール（和光純薬工業株式会社製、以下、「１２ＰＧ」という。）
（３７）水酸基化合物Ｂ：１，３−プロピレングリコール（和光純薬工業株式会社製、以下、「１３ＰＧ」という。）
（３８）多価水酸基化合物Ｃ：１，２−ブタンジオール（和光純薬工業株式会社製、以下、「１２ＢＤ」という。）
（３９）多価水酸基化合物Ｄ：１，３−ブタンジオール（和光純薬工業株式会社製、以下、「１３ＢＤ」という。）【０４４６】
（エーテル化合物）
（４０）エーテル化合物Ａ：ホルムアルデヒドジメチルアセタール（Ａｌｄｒｉｃｈ社製、以下、「ＭＥＣＡ」という。）
（４１）エーテル化合物Ｂ：１，３−ジオキサン（Ａｌｄｒｉｃｈ社製、以下、「ＭＥＣＢ」という。）
（４２）エーテル化合物Ｃ：１，４−ジオキサン（Ａｌｄｒｉｃｈ社製、以下、「ＭＥＣＣ」という。）
（４３）エーテル化合物Ｄ：１，２−ジメトキシエタン（Ａｌｄｒｉｃｈ社製、以下、「ＭＥＣＤ」という。）
（４４）エーテル化合物Ｅ：１，２−ジエトキシエタン（Ａｌｄｒｉｃｈ社製、以下、「ＭＥＣＥ」という。）
（４５）エーテル化合物Ｆ：ジエチレングリコールジメチルエーテル（Ａｌｄｒｉｃｈ社製、以下、「ＭＥＣＦ」という。）
（４６）エーテル化合物Ｇ：ジエチレングリコールジエチルエーテル（Ａｌｄｒｉｃｈ社製、以下、「ＭＥＣＧ」という。）
（４７）エーテル化合物Ｈ：１，２−ビス（２−メトキシエトキシ）エタン（和光純薬工業株式会社製、以下、「ＭＥＣＨ」という。）
（４８）エーテル化合物Ｉ：２，２−ジエチル−１，４−ジオキサン（Ａｌｄｒｉｃｈ社製、以下、「ＭＥＣＩ」という。）
（４９）エーテル化合物Ｊ：１２−クラウン−４（Ａｌｄｒｉｃｈ社製、以下、「ＭＥＣＪ」という。）
（５０）エーテル化合物Ｋ：エチレングリコールジブチルエーテル（和光純薬工業株式会社製、以下、「ＭＥＣＫ」という。）
（５１）エーテル化合物Ｌ：ビス［２−（２−メトキシエトキシ）エチル］エーテル（和光純薬工業株式会社製、以下、「ＭＥＣＬ」という。）
（５２）エーテル化合物Ｍ：２−（テトラヒドロフルフリロキシ）テトラヒドロピラン（和光純薬株式会社製、以下、「ＭＥＣＭ」という。）
（５３）エーテル化合物Ｎ：１５−クラウン−５（Ａｌｄｒｉｃｈ社製、以下、「ＭＥＣＮ」という。）
（５４）エーテル化合物Ｏ：ビス（２−ブトキシエチル）エーテル（和光純薬株式会社製、以下、「ＭＥＣＯ」という。）
（５５）エーテル化合物Ｐ：ベンゾ−１２−クラウン−４（和光純薬株式会社製、以下、「ＭＥＣＰ」という。）
（５６）エーテル化合物Ｑ：１８−クラウン−６（Ａｌｄｒｉｃｈ社製、以下、「ＭＥＣＱ」という。）
（５７）エーテル化合物Ｒ：ベンゾ−１５−クラウン−５（和光純薬株式会社製、以下、「ＭＥＣＲ」という。）
（５８）エーテル化合物Ｓ：ベンゾ−１８−クラウン−６（Ａｌｄｒｉｃｈ社製、以下、「ＭＥＣＳ」という。）
（５９）エーテル化合物Ｔ：２，３−ナフト−１５−クラウン−５（和光純薬工業株式会社製、以下、「ＭＥＣＴ」という。）
（６０）エーテル化合物Ｕ：ジシクロヘキサノ−１８−クラウン−６（和光純薬工業株式会社製、以下、「ＭＥＣＵ」という。）
（６１）エーテル化合物Ｖ：ジベンゾ−２４−クラウン−８（Ａｌｄｒｉｃｈ社製、以下、「ＭＥＣＶ」という。）
（６２）エーテル化合物Ｗ：ジシクロヘキサノ−２４−クラウン−８（和光純薬工業株式会社製、以下、「ＭＥＣＷ」という。）
（６３）エーテル化合物Ｘ：ジベンゾ−３０−クラウン−１０（Ａｌｄｒｉｃｈ社製、以下、「ＭＥＣＸ」という。）
（６４）エーテル化合物Ｙ：１，１４−ビス（２−ナフチロキシ）−３，６，９，１２−テトラオキサテトラデカン（Ａｌｄｒｉｃｈ社製、以下、「ＭＥＣＹ」という。）
（６５）エーテル化合物Ｚ：２，２’−ビナフチル−１４−クラウン−４（和光純薬株式会社製、以下、「ＭＥＣＺ」という。）【０４４７】
（三価リン化合物）
（６６）三価リン化合物Ａ：トリメチルホスフィン（Ａｌｄｒｉｃｈ社製、以下、「３ＰＣＡ」という。）
（６７）三価リン化合物Ｂ：エチルジメチルホスフィン（以下、「３ＰＣＢ」という。）
Ｉｎｏｒｇａｎｉｃａ  Ｃｈｅｍｉｃａ  Ａｃｔａ  １９８０，  ４１，１６１−１６４．記載の方法に従って、３ＰＣＢを合成した。
（６８）三価リン化合物Ｃ：ジエチルメチルホスフィン（以下、「３ＰＣＣ」という。）
Ｉｎｏｒｇａｎｉｃａ  Ｃｈｅｍｉｃａ  Ａｃｔａ  １９８０，  ４１，１６１−１６４．記載の方法に従って、３ＰＣＣを合成した。
（６９）三価リン化合物Ｄ：トリエチルホスフィン（Ａｌｄｒｉｃｈ社製、以下、「３ＰＣＤ」という。）
（７０）三価リン化合物Ｅ：トリ−ｎ−プロピルホスフィン（Ａｌｄｒｉｃｈ社製、以下、「３ＰＣＥ」という。）
（７１）三価リン化合物Ｆ：トリイソプロピルホスフィン（Ａｌｄｒｉｃｈ社製、以下、「３ＰＣＦ」という。）
（７２）三価リン化合物Ｇ：ジ−ｔｅｒｔ−ブチルメチルホスフィン（Ａｌｄｒｉｃｈ社製、以下、「３ＰＣＧ」という。）
（７３）三価リン化合物Ｈ：ｔｅｒｔ−ブチル−ジ−ｉ−プロピルホスフィン（Ａｌｄｒｉｃｈ社製、以下、「３ＰＣＨ」という。）
（７４）三価リン化合物Ｉ：トリ−ｎ−ブチルホスフィン（Ａｌｄｒｉｃｈ社製、以下、「３ＰＣＩ」という。）
（７５）三価リン化合物Ｊ：トリイソブチルホスフィン（Ａｌｄｒｉｃｈ社製、以下、「３ＰＣＪ」という。）
（７６）三価リン化合物Ｋ：トリ−ｔｅｒｔ−ブチルホスフィン（Ａｌｄｒｉｃｈ社製、以下、「３ＰＣＫ」という。）
（７７）三価リン化合物Ｌ：ジ−ｔｅｒｔ−ブチルネオペンチルホスフィン（Ａｌｄｒｉｃｈ社製、以下、「３ＰＣＬ」という。）
（７８）三価リン化合物Ｍ：ジ−ｔｅｒｔ−ブチル−シクロヘキシルホスフィン（Ａｌｄｒｉｃｈ社製、以下、「３ＰＣＭ」という。）
（７９）三価リン化合物Ｎ：ジシクロヘキシルエチルホスフィン（Ａｌｄｒｉｃｈ社製、以下、「３ＰＣＮ」という。）
（８０）三価リン化合物Ｏ：トリシクロペンチルホスフィン（Ａｌｄｒｉｃｈ社製、以下、「３ＰＣＯ」という。）
（８１）三価リン化合物Ｐ：ｔｅｒｔ−ブチル−ジシクロヘキシルホスフィン（Ａｌｄｒｉｃｈ社製、以下、「３ＰＣＰ」という。）
（８２）三価リン化合物Ｑ：トリシクロヘキシルホスフィン（和光純薬工業株式会社製、以下、「３ＰＣＱ」という。）
（８３）三価リン化合物Ｒ：トリ−ｎ−オクチルホスフィン（Ａｌｄｒｉｃｈ社製、以下、「３ＰＣＲ」という。）
（８４）三価リン化合物Ｓ：ジ（１−アダマンチル）ブチルホスフィン（Ａｌｄｒｉｃｈ社製、以下、「３ＰＣＳ」という。）
（８５）三価リン化合物Ｔ：トリフェニルホスフィン（Ａｌｄｒｉｃｈ社製、以下、「３ＰＣＴ」という。）
（８６）三価リン化合物Ｕ：ジフェニル（ｐ−トリル）ホスフィン（和光純薬株式会社製、以下、「３ＰＣＵ」という。）
（８７）三価リン化合物Ｖ：ジフェニル（ｏ−メトキシフェニル）ホスフィン（和光純薬株式会社製、以下、「３ＰＣＶ」という。）
（８８）三価リン化合物Ｗ：４−（ジメチルアミノフェニル）ジフェニルホスフィン（Ａｌｄｒｉｃｈ社製、以下、「３ＰＣＷ」という。）
（８９）三価リン化合物Ｘ：ペンタフルオロフェニルジフェニルホスフィン（和光純薬株式会社製、以下、「３ＰＣＸ」という。）
（９０）三価リン化合物Ｙ：ビス（ｏ−メトキシフェニル）フェニルホスフィン（和光純薬株式会社製、以下、「３ＰＣＹ」という。）
（９１）三価リン化合物Ｚ：ビス（ペンタフルオロフェニル）フェニルホスフィン（和光純薬株式会社製、以下、「３ＰＣＺ」という。）
（９２）三価リン化合物ＡＡ：トリ−ｏ−トリルホスフィン（和光純薬株式会社製、以下、「３ＰＣＡＡ」という。）
（９３）三価リン化合物ＡＢトリ−ｍ−トリルホスフィン（和光純薬株式会社製、以下、「３ＰＣＡＢ」という。）
（９４）三価リン化合物ＡＣ：トリ−ｐ−トリルホスフィン（和光純薬株式会社製、以下、「３ＰＣＡＣ」という。）
（９５）三価リン化合物ＡＤ：トリス（ｏ−メトキシフェニル）ホスフィン（和光純薬株式会社製、以下、「３ＰＣＡＤ」という。）
（９６）三価リン化合物ＡＥ：トリス（ｐ−メトキシフェニル）ホスフィン（和光純薬株式会社製、以下、「３ＰＣＡＥ」という。）
（９７）三価リン化合物ＡＦ：トリス（２，４−ジメチルフェニル）ホスフィン（Ａｌｄｒｉｃｈ社製、以下、「３ＰＣＡＦ」という。）
（９８）三価リン化合物ＡＧ：トリ（２，５−キシリル）ホスフィン（和光純薬株式会社製、以下、「３ＰＣＡＧ」という。）
（９９）三価リン化合物ＡＨ：トリ（３，５−キシリル）ホスフィン（和光純薬株式会社製、以下、「３ＰＣＡＨ」という。）
（１００）三価リン化合物ＡＩ：トリス（２，６−ジメトキシフェニル）ホスフィン（Ａｌｄｒｉｃｈ社製、以下、「３ＰＣＡＩ」という。）
（１０１）三価リン化合物ＡＪ：トリス（２，４，６−トリメチルフェニル）ホスフィン（Ａｌｄｒｉｃｈ社製、以下、「３ＰＣＡＪ」という。）
（１０２）三価リン化合物ＡＫ：トリス（２，４，６−トリメトキシフェニル）ホスフィン（Ａｌｄｒｉｃｈ社製、以下、「３ＰＣＡＫ」という。）
（１０３）三価リン化合物ＡＬ：トリス（３−フルオロフェニル）ホスフィン（和光純薬株式会社製、以下、「３ＰＣＡＬ」という。）
（１０４）三価リン化合物ＡＭ：トリス（ｐ−フルオロフェニル）ホスフィン（和光純薬株式会社製、以下、「３ＰＣＡＭ」という。）
（１０５）三価リン化合物ＡＮ：トリス（ペンタフルオロフェニル）ホスフィン（和光純薬株式会社製、以下、「３ＰＣＡＮ」という。）
（１０６）三価リン化合物ＡＯ：トリス（４−トリフルオロメチルフェニル）ホスフィン（Ａｌｄｒｉｃｈ社製、以下、「３ＰＣＡＯ」という。）
（１０７）三価リン化合物ＡＰ：トリス［３，５−ビス（トリフルオロメチル）フェニル］ホスフィン（Ａｌｄｒｉｃｈ社製、以下、「３ＰＣＡＰ」という。）
（１０８）三価リン化合物ＡＱ：シクロヘキシルジフェニルホスフィン（Ａｌｄｒｉｃｈ社製、以下、「３ＰＣＡＱ」という。）
（１０９）三価リン化合物ＡＲ：ジシクロヘキシルフェニルホスフィン（Ａｌｄｒｉｃｈ社製、以下、「３ＰＣＡＲ」という。）
（１１０）三価リン化合物ＡＳ：２−［ジ（ｔｅｒｔ−ブチル）ホスフィノ］−１，１’−ビフェニル（Ａｌｄｒｉｃｈ社製、以下、「３ＰＣＡＳ」という。）
（１１１）三価リン化合物ＡＴ：２−（ジシクロヘキシルホスフィノ）−１，１’−ビフェニル（Ａｌｄｒｉｃｈ社製、以下、「３ＰＣＡＴ」という。）
（１１２）三価リン化合物ＡＵ：１，２−ビス（ジメチルホスフィノ）エタン（Ａｌｄｒｉｃｈ社製、以下、「３ＰＣＡＵ」という。）
（１１３）三価リン化合物ＡＶ：１，２−ビス（ジエチルホスフィノ）エタン（Ａｌｄｒｉｃｈ社製、以下「３ＰＣＡＶ」という。）
（１１４）三価リン化合物ＡＷ：ジシクロヘキシル［（ジシクロヘキシルホスフィノ）メチル］ホスフィン（Ａｌｄｒｉｃｈ社製、以下、「３ＰＣＡＷ」という。）
（１１５）三価リン化合物ＡＸ：１，２−ビス（ジシクロヘキシルホスフィノ）エタン（Ａｌｄｒｉｃｈ社製、以下、「３ＰＣＡＸ」という。）
（１１６）三価リン化合物ＡＹ：１，３−ビス（ジシクロヘキシルホスフィノ）プロパン（Ａｌｄｒｉｃｈ社製、以下、「３ＰＣＡＹ」という。）
（１１７）三価リン化合物ＡＺ：１，４−ビス（ジシクロヘキシルホスフィノ）ブタン（Ａｌｄｒｉｃｈ社製、以下、「３ＰＣＡＺ」という。）
（１１８）三価リン化合物ＢＡ：１，２−ビス（２，５−ジメチルホスフォラノ）エタン（Ａｌｄｒｉｃｈ社製、以下、「３ＰＣＢＡ」という。）
（１１９）三価リン化合物ＢＢ：１，１’−ｔｅｒｔ−ブチル−２，２’−ジホスフォラン（Ａｌｄｒｉｃｈ社製、以下、「３ＰＣＢＢ」という。）
（１２０）三価リン化合物ＢＣ：１−｛２−［２，５−ジエチル−１−ホスフォラニル］エチル｝−２，５−ジエチルホスフォラン（Ａｌｄｒｉｃｈ社製、以下、「３ＰＣＢＣ」という。）
（１２１）三価リン化合物ＢＤ：１−｛２−［２，５−ジイソプロピル−１−ホスフォラニル］エチル｝−２，５−ジイソプロピルホスフォラン（Ａｌｄｒｉｃｈ社製、以下、「３ＰＣＢＤ」という。）
（１２２）三価リン化合物ＢＥ：１，２−ビス（ジフェニルホスフィノ）エタン（Ａｌｄｒｉｃｈ社製、以下、「３ＰＣＢＥ」という。）
（１２３）三価リン化合物ＢＦ：１，３−ビス（ジフェニルホスフィノ）プロパン（Ａｌｄｒｉｃｈ社製、以下、「３ＰＣＢＦ」という。）
（１２４）三価リン化合物ＢＧ：１，４−ビス（ジフェニルホスフィノ）ブタン（Ａｌｄｒｉｃｈ社製、以下、「３ＰＣＢＧ」という。）
（１２５）三価リン化合物ＢＨ：２，２’−ビス（ジフェニルホスフィノ）−１，１’−ビナフチル（Ａｌｄｒｉｃｈ社製、以下、「３ＰＣＢＨ」という。）
（１２６）三価リン化合物ＢＩ：２，２’−ビス［ジ（３，５−キシリル）ホスフィノ］−１，１’−ビナフチル（２，２’−ビス［ジ（３，５−ジメチルフェニル）ホスフィノ］−１，１’−ビナフチル）、（Ａｌｄｒｉｃｈ社製、以下、「３ＰＣＢＩ」という）
（１２７）三価リン化合物ＢＪ：１，１’−ビス（ジイソプロピルホスフィノ）フェロセン（東京化成工業株式会社製、以下、「３ＰＣＢＪ」という。）
（１２８）三価リン化合物ＢＫ：１，１’−ビス（ジ−ｔｅｒｔ−ブチルホスフィノ）フェロセン（東京化成工業株式会社製、以下、「３ＰＣＢＫ」という。）
（１２９）三価リン化合物ＢＬ：１，１’−ビス（ジフェニルホスフィノ）フェロセン（Ａｌｄｒｉｃｈ社製、以下、「３ＰＣＢＬ」という。）
（１３０）三価リン化合物ＢＭ：１，１’−ビス［２，５−ジメチルホスフォラノ］フェロセン（Ａｌｄｒｉｃｈ社製、以下、「３ＰＣＢＭ」という。）
（１３１）三価リン化合物ＢＮ：ビス（２−ジフェニルホスフィノエチル）フェニルホスフィン（Ａｌｄｒｉｃｈ社製、以下、「３ＰＣＢＮ」という。）
（１３２）三価リン化合物ＢＯ：トリス［２−（ジフェニルホスフィノ）エチル］ホスフィン（Ａｌｄｒｉｃｈ社製、以下、「３ＰＣＢＯ」という）【０４４８】
（ケトン化合物）
（１３３）ケトン化合物Ａ：アセトン（Ａｌｄｒｉｃｈ社製、以下、「ＭＫＣＡ」という。）
（１３４）ケトン化合物Ｂ：２−ブタノン（Ａｌｄｒｉｃｈ社製、以下、「ＭＫＣＢ」という。）
（１３５）ケトン化合物Ｃ：シクロブタノン（Ａｌｄｒｉｃｈ社製、以下、「ＭＫＣＣ」という。）
（１３６）ケトン化合物Ｄ：３−ペンタノン（Ａｌｄｒｉｃｈ社製、以下、「ＭＫＣＤ」という。）
（１３７）ケトン化合物Ｅ：３−メチル−２−ブタノン（Ａｌｄｒｉｃｈ社製、以下、「ＭＫＣＥ」という。）
（１３８）ケトン化合物Ｆ：シクロペンタノン（Ａｌｄｒｉｃｈ社製、以下、「ＭＫＣＦ」という。）
（１３９）ケトン化合物Ｇ：３−ヘキサノン（Ａｌｄｒｉｃｈ社製、以下、「ＭＫＣＧ」という。）
（１４０）ケトン化合物Ｈ：３，３−ジメチル−２−ブタノン（Ａｌｄｒｉｃｈ社製、以下、「ＭＫＣＨ」という。）
（１４１）ケトン化合物Ｉ：３−メチル−２−ペンタノン（Ａｌｄｒｉｃｈ社製、以下、「ＭＫＣＩ」という。）
（１４２）ケトン化合物Ｊ：シクロヘキサノン（Ａｌｄｒｉｃｈ社製、以下、「ＭＫＣＪ」という。）
（１４３）ケトン化合物Ｋ：３−ヘプタノン（Ａｌｄｒｉｃｈ社製、以下、「ＭＫＣＫ」という。）
（１４４）ケトン化合物Ｌ：３−オクタノン（Ａｌｄｒｉｃｈ社製、以下、「ＭＫＣＬ」という。）
（１４５）ケトン化合物Ｍ：シクロオクタノン（Ａｌｄｒｉｃｈ社製、以下、「ＭＫＣＭ」という。）
（１４６）ケトン化合物Ｎ：５−ノナノン（Ａｌｄｒｉｃｈ社製、以下、「ＭＫＣＮ」という。）
（１４７）ケトン化合物Ｏ：シクロノナノン（Ａｌｄｒｉｃｈ社製、以下、「ＭＫＣＯ」という。）
（１４８）ケトン化合物Ｐ：２−デカノン（Ａｌｄｒｉｃｈ社製、以下、「ＭＫＣＰ」という。）
（１４９）ケトン化合物Ｑ：シクロデカノン（Ａｌｄｒｉｃｈ社製、以下、「ＭＫＣＱ」という。）
（１５０）ケトン化合物Ｒ：２−ウンデカノン（Ａｌｄｒｉｃｈ社製、以下、「ＭＫＣＲ」という。）
（１５１）ケトン化合物Ｓ：３−ドデカノン（Ａｌｄｒｉｃｈ社製、以下、「ＭＫＣＳ」という。）
（１５２）ケトン化合物Ｔ：シクロドデカノン（Ａｌｄｒｉｃｈ社製、以下、「ＭＫＣＴ」という。）
（１５３）ケトン化合物Ｕ：７−トリデカノン（Ａｌｄｒｉｃｈ社製、以下、「ＭＫＣＵ」という。）
（１５４）ケトン化合物Ｖ：３−テトラデカノン（Ａｌｄｒｉｃｈ社製、以下、「ＭＫＣＶ」という。）
（１５５）ケトン化合物Ｗ：１−［１，１’−ビフェニル］−４−イル−２−シクロヘキサンエタノン（Ａｌｄｒｉｃｈ社製、以下、「ＭＫＣＷ」という。）
（１５６）ケトン化合物Ｘ：１−（４’−メチル［１，１’−ビフェニル］−４−イル）−１−オクタデカノン（Ａｌｄｒｉｃｈ社製、以下、「ＭＫＣＸ」という。）
（１５７）ケトン化合物Ｙ：２，３−ブタンジオン（Ａｌｄｒｉｃｈ社製、以下、「ＭＫＣＹ」という。）
（１５８）ケトン化合物Ｚ：２，３−ペンタンジオン（Ａｌｄｒｉｃｈ社製、以下、「ＭＫＣＺ」という。）
（１５９）ケトン化合物ＡＡ：２，４−ペンタンジオン（Ａｌｄｒｉｃｈ社製、以下「ＭＫＣＡＡ」という。）
（１６０）ケトン化合物ＡＢ：２，３−ヘキサンジオン（Ａｌｄｒｉｃｈ社製、以下、「ＭＫＣＡＢ」という。）
（１６１）ケトン化合物ＡＣ：２，５−ヘキサンジオン（Ａｌｄｒｉｃｈ社製、以下、「ＭＫＣＡＣ」という。）
（１６２）ケトン化合物ＡＤ：１，２−シクロヘキサンジオン（Ａｌｄｒｉｃｈ社製、以下、「ＭＫＣＡＤ」という。）
（１６３）ケトン化合物ＡＥ：１，３−シクロヘキサンジオン（Ａｌｄｒｉｃｈ社製、以下、「ＭＫＣＡＥ」という。）
（１６４）ケトン化合物ＡＦ：１，４−シクロヘキサンジオン（Ａｌｄｒｉｃｈ社製、以下、「ＭＫＣＡＦ」という。）
（１６５）ケトン化合物ＡＧ：３−メチル−１，２−シクロペンタンジオン（Ａｌｄｒｉｃｈ社製、以下、「ＭＫＣＡＧ」という。）
（１６６）ケトン化合物ＡＨ：２，３−ヘプタンジオン（Ａｌｄｒｉｃｈ社製、以下、「ＭＫＣＡＨ」という。）
（１６７）ケトン化合物ＡＩ：ビシクロ［２，２，１］ヘプタン−２，５−ジオン（Ａｌｒｉｃｈ社製、以下、「ＭＫＣＡＩ」という。）
（１６８）ケトン化合物ＡＪ：１，４−シクロオクタンジオン（Ａｌｄｒｉｃｈ社製、以下、「ＭＫＣＡＪ」という。）
（１６９）ケトン化合物ＡＫ：オクタヒドロ−１，５−ナフタレンジオン（Ａｌｄｒｉｃｈ社製、以下、「ＭＫＣＡＫ」という。）
（１７０）ケトン化合物ＡＬ：１，２−シクロデカンジオン（Ａｌｄｒｉｃｈ社製、以下、「ＭＫＣＡＬ」という。）
（１７１）ケトン化合物ＡＭ：３，９−ウンデカンジオン（Ａｌｄｒｉｃｈ社製、以下、「ＭＫＣＡＭ」という。）
（１７２）ケトン化合物ＡＮ：１，２−シクロドデカンジオン（Ａｌｄｒｉｃｈ社製、以下、「ＭＫＣＡＮ」という。）
（１７３）ケトン化合物ＡＯ：１，６−ジフェニル−１，６−ヘキサンジオン（Ａｌｄｒｉｃｈ社製、以下、「ＭＫＣＡＯ」という。）
（１７４）ケトン化合物ＡＰ：２−アセチル−１，３−シクロペンタンジオン（Ａｌｄｒｉｃｈ社製、以下、「ＭＫＣＡＰ」という。）
（１７５）ケトン化合物ＡＱ：１，３−ジフェニル−１，２，３−プロパントリオン（Ａｌｄｒｉｃｈ社製、以下、「ＭＫＣＡＱ」という。）
（１７６）ケトン化合物ＡＲ：２，６−ジベンゾイルシクロヘキサノン（Ａｌｄｒｉｃｈ社製、以下、「ＭＫＣＡＲ」という。）
（１７７）ケトン化合物ＡＳ：３，４−ジアセチル−２，５−ヘキサンジオン（Ａｌｄｒｉｃｈ社製、以下、「ＭＫＣＡＳ」という。）【０４４９】
（三ハロゲン化ホウ素化合物）
（１７８）三ハロゲン化ホウ素化合物Ａ：三フッ化ホウ素ジメチルエーテル錯体（和光純薬工業株式会社製、以下、「ＢＦ３ＤＭＥ」という。）
（１７９）三ハロゲン化ホウ素化合物Ｂ：三フッ化ホウ素ジエチルエーテル錯体（和光純薬工業株式会社製、以下、「ＢＦ３ＤＥＥ」という。）
（１８０）三ハロゲン化ホウ素化合物Ｃ：三フッ化ホウ素ジブチルエーテル錯体（Ａｌｄｒｉｃｈ社製、以下、「ＢＦ３ＤＢＥ」という。）
（１８１）三ハロゲン化ホウ素化合物Ｄ：三フッ化ホウ素ｔｅｒｔ−ブチルメチルエーテル錯体（Ａｌｄｒｉｃｈ社製、以下、「ＢＦ３ＴＢＭＥ」という。）
（１８２）三ハロゲン化ホウ素化合物Ｅ：三フッ化ホウ素テトラヒドロフラン錯体（Ａｌｄｒｉｃｈ社製、以下、「ＢＦ３ＴＨＦ」という。）
（１８３）三ハロゲン化ホウ素化合物Ｆ：三フッ化ホウ素メチルスルフィド錯体（Ａｌｄｒｉｃｈ社製、以下、「ＢＦ３ＤＭＳ」という。）
（１８４）三ハロゲン化ホウ素化合物Ｇ：三フッ化ホウ素メタノール錯体（東京化成工業株式会社製、以下、「ＢＦ３ＭＮＯＬ」という。）
（１８５）三ハロゲン化ホウ素化合物Ｈ：三フッ化ホウ素プロパノール錯体（Ａｌｄｒｉｃｈ社製、以下、「ＢＦ３ＰＮＯＬ」という。）
（１８６）三ハロゲン化ホウ素化合物Ｉ：三フッ化ホウ素酢酸錯体（Ａｌｄｒｉｃｈ社製、以下、「ＢＦ３ＡＣＯＨ」という。）
（１８７）三ハロゲン化ホウ素化合物Ｊ：三フッ化ホウ素フェノール錯体（Ａｌｄｒｉｃｈ社製、以下、「ＢＦ３ＰＨＮＯＬ」という。）
（１８８）三ハロゲン化ホウ素化合物Ｋ：三フッ化ホウ素エチルアミン錯体（Ａｌｄｒｉｃｈ社製、以下、「ＢＦ３ＭＥＡ」という。）
（１８９）三ハロゲン化ホウ素化合物Ｌ：三フッ化ホウ素ピペリジン錯体（東京化成工業株式会社製、以下、「ＢＦ３ＰＰＤ」という。）
（１９０）三ハロゲン化ホウ素化合物Ｍ：三塩化ホウ素（１．０ｍｏｌ／Ｌジクロロメタン溶液）（Ａｌｄｒｉｃｈ社製、以下、「ＢＣｌ３ＤＣＭ」という。）
（１９１）三ハロゲン化ホウ素化合物Ｎ：三臭化ホウ素（１．０ｍｏｌ／Ｌジクロロメタン溶液）（Ａｌｄｒｉｃｈ社製、以下、「ＢＢｒ３ＤＣＭ」という。）【０４５０】
（熱重合促進剤）
（１９２）ホスホニウム塩化合物：テトラ−ｎ−ブチルホスホニウムブロミド（和光純薬工業株式会社製、以下、「ＴＢＰＢ」という。）
（１９３）アミン化合物Ａ：トリブチルアミン（和光純薬工業株式会社製、以下、「ＴＢＡ」という。）
（１９４）アミン化合物Ｂ：Ｎ，Ｎ−ジメチルシクロヘキシルアミン（和光純薬工業株式会社製、以下、「ＤＭＣＨＡ」という。）
（１９５）アミン化合物Ｃ：Ｎ，Ｎ−ジエチルエタノールアミン（和光純薬工業株式会社製、以下、「ＤＥＥＮＡ」という。）
（１９６）スルホニウム塩化合物Ａ：商品名「ＳＩ−２５」（三新化学工業株式会社製、以下、「Ｓ２５」という。）
（１９７）スルホニウム塩化合物Ｂ：商品名「ＳＩ−６０」（三新化学工業株式会社製、以下、「Ｓ６０」という。）
（１９８）スルホニウム塩化合物Ｃ：商品名「ＳＩ−１００」（三新化学工業株式会社製、以下、「Ｓ１００」という。）
（１９９）スルホニウム塩化合物Ｄ：商品名「ＳＩ−１５０」（三新化学工業株式会社製、以下、「Ｓ１５０」という。）
（２００）スルホニウム塩化合物Ｅ：商品名「ＳＩ−１８０」（三新化学工業株式会社製、以下、「Ｓ１８０」という。）【０４５１】
（添加化合物）
（２０１）添加化合物Ａ：ジクロロメタン（和光純薬工業株式会社製、以下、「ＤＣＭ」という。）
（２０２）添加化合物Ｂ：ジエチルエーテル（和光純薬工業株式会社製、以下、「ＤＥＥ」という。）【０４５２】
（連鎖移動剤）
（２０３）連鎖移動剤Ａ：１−ブタノール（和光純薬工業株式会社製、以下、「ＣＴＲＡ」という。）
（２０４）連鎖移動剤Ｂ：２−ブタノール（和光純薬工業株式会社製、以下、「ＣＴＲＢ」という。）
（２０５）連鎖移動剤Ｃ：エチレングリコール（和光純薬工業株式会社製、以下、「ＣＴＲＣ」という。）
（２０６）連鎖移動剤Ｄ：１，２−プロパンジオール（和光純薬工業株式会社製、以下、「ＣＴＲＤ」という。）
（２０７）連鎖移動剤Ｅ：２，３−ブタンジオール（和光純薬工業株式会社製、以下、「ＣＴＲＥ」という。）
（２０８）連鎖移動剤Ｆ：ブタノ−４−ラクトン（和光純薬工業株式会社製、以下、「ＣＴＲＦ」という。）
（２０９）連鎖移動剤Ｇ：ペンタノ−４−ラクトン（Ａｌｄｒｉｃｈ社製、以下、「ＣＴＲＧ」という。）
（２１０）連鎖移動剤Ｈ：エチレンカーボネート（和光純薬工業株式会社製、以下、「ＣＴＲＨ」という。）
（２１１）連鎖移動剤Ｉ：プロピレンカーボネート（Ａｌｄｒｉｃｈ社製、以下、「ＣＴＲＩ」という。）
（２１２）連鎖移動剤Ｊ：１，３−ジオキサン−２−オン（Ａｌｄｒｉｃｈ社製、以下、「ＣＴＲＪ」という。）
（２１３）連鎖移動剤Ｋ：ヘキサメチルシクロトリシロキサン（信越化学社製、以下、「ＣＴＲＫ」という。）
（２１４）連鎖移動剤Ｌ：オクタメチルシクロテトラシロキサン（信越化学社製、以下、「ＣＴＲＬ」という。）【０４５３】
（製造例１）
＜エピスルフィド化合物の製造＞
以下の手順に従って、エピスルフィド化合物を製造した。
（１）準備：マグネチックスターラー上に、水及び攪拌子が入った投げ込み式冷却加熱ユニットが取り付けられたウォーターバス、又はオイル及び攪拌子が入ったオイルバスを載せ、所定の温度となるように設定した。
（２）各原料を、表１の組成比率に従って、攪拌子を投入したフラスコに入れて混合攪拌し、チア化剤が溶解した均一な反応液とした。
（３）表２の反応温度、反応時間に従って、反応を行った。
（４）反応液を、温度が室温になるまで、静置した。
（５）反応液にジエチルエーテル（和光純薬工業株式会社製）及び超純水（和光純薬工業株式会社製）を加え、混合攪拌した後、攪拌を止め、ジエチルエーテル層と超純水層が層分離するまで静置し、ジエチルエーテル層を取り出した。
（６）上記（５）で得られたジエチルエーテル層に、飽和食塩水を加え、混合攪拌した。その後、攪拌を止め、ジエチルエーテル層と、飽和食塩水層とが層分離するまで静置し、ジエチルエーテル層のみを取り出した。
（７）上記（６）で得られたジエチルエーテル層に無水硫酸マグネシウム（和光純薬株式会社製）を加え、混合攪拌し、濾過により無水硫酸マグネシウムを除去し、ジエチルエーテル層を得た。
（８）上記（７）で得られたジエチルエーテル層に含有される低沸点化合物（ジエチルエーテルを含む）を、ロータリーエバポレーターを用いて溜去し、エピスルフィド化合物を含有する反応生成物を得た。
（９）上記（８）で得られた反応生成物を、以下の（Ａ）又は（Ｂ）の方法により、精製した。
（Ａ）新実験科学講座（丸善株式会社）及び化学実験マニュアル（技報堂出版株式会社）に例示されている方法を参考に、蒸留することで、エピスルフィド化合物を精製した。
（Ｂ）新実験科学講座（丸善株式会社）及び化学実験マニュアル（技報堂出版株式会社）に例示されている方法を参考に、カラムクロマトグラフィーにより分離し、用いた展開溶媒を溜去することで、エピスルフィド化合物を精製した。
なお、カラムクロマトグラフィーの条件としては、充填剤としてシリカゲル６０Ｎ（球状、中性）（関東化学株式会社製）を用い、展開溶媒としてｎ−ヘキサンから徐々に酢酸エチルの含有量を増やした混合溶媒を用いた。
本製造例では、（Ａ）の方法により精製した。
（１０）上記（９）で得られたエピスルフィド化合物のＷＰＴを算出した。【０４５４】
（製造例２〜３４）
表１の組成比率、及び表２の反応温度、反応時間、精製方法とした以外は、製造例１と同様の方法により、エピスルフィド化合物を製造した。【０４５５】
（実施例１）
＜三ハロゲン化ホウ素−エーテル化合物の準備＞
（１）準備：マグネチックスターラー上に、投げ込み式冷却加熱ユニットが取り付けられたウォーターバスを載せ、そこに水及び攪拌子を入れた。投げ込み式冷却加熱ユニットを起動させ、水の温度が２０℃となるように設定した。
（２）窒素雰囲気とした反応容器を上記（１）のウォーターバスに設置し、表３の組成比率に従って各原料を反応容器に添加し、１時間撹拌した。
（３）反応容器に減圧溜去装置を取り付け、徐々に減圧を行い、最終的に２ｋＰａまで減圧し、４時間維持した。
（４）上記（３）で得られた反応液を用い、１１Ｂ−ＮＭＲによる解析を行うことで、錯体が形成されていることを確認した。
上記（１）〜（４）の手順を行い、三ハロゲン化ホウ素−エーテル化合物（以下、「ＢＦ３−ＭＥＣＡ」という）を準備した。
＜重合性組成物の調製及び重合＞
（５）上記（１）と同様の手順で準備を行った。
（６）窒素雰囲気とした反応容器を上記（５）のウォーターバスに設置し、表３の組成比率に従って、各原料を反応容器に添加し、撹拌することで重合性組成物を調製した。
（７）上記（６）において調整した重合性組成物を、表４の重合条件に従い重合することで、重合物を得た。【０４５６】
（実施例２〜３６０）
表３〜３２の組成比率、及び重合条件とした以外は、実施例１と同様の方法により、重合性組成物を調整し、重合物を得た。
なお、実施例２９〜３５、４７〜５０、５７〜６１、１４８〜１５４、１６６〜１６９、１７６〜１８０、２４５〜２５１、２６３〜２６６、２７３〜２７７、３１１〜３１７、３２９〜３３２、３３９〜３４３では、評価を行うに辺り、重合性評価及び副反応性評価用のサンプルを封管された耐圧瓶内で用意した。
実施例１〜３６０で調製した重合性組成物の評価結果を表７，８，１５，１６，１７，２４，２５，３１，３２に示す。【０４５７】
（比較例１〜５６）
表３３，３４の組成に従って、上記実施例１と同様の方法により、比較例１〜５６の重合性組成物を調製し、表３５，３６の重合条件に従って、重合物を得た。比較例２３〜２９、４１〜４４、５１〜５５では、評価を行うにあたり、重合性評価及び副反応性評価用のサンプルを封管された耐圧瓶内で用意した。比較例１〜５６で調整した重合性組成物の評価結果を表３５，３６に示す。【０４５８】
【表１】
2013015174.tif 000017
【０４５９】
【表２】
2013015174.tif 000018
【０４６０】
【表３】
2013015174.tif 000019
【０４６１】
【表４】
2013015174.tif 000020
【０４６２】
【表５】
2013015174.tif 000021
【０４６３】
【表６】
2013015174.tif 000022
【０４６４】
【表７】
2013015174.tif 000023
【０４６５】
【表８】
2013015174.tif 000024
【０４６６】
【表９】
2013015174.tif 000025
【０４６７】
【表１０】
2013015174.tif 000026
【０４６８】
【表１１】
2013015174.tif 000027
【０４６９】
【表１２】
2013015174.tif 000028
【０４７０】
【表１３】
2013015174.tif 000029
【０４７１】
【表１４】
2013015174.tif 000030
【０４７２】
【表１５】
2013015174.tif 000031
【０４７３】
【表１６】
2013015174.tif 000032
【０４７４】
【表１７】
2013015174.tif 000033
【０４７５】
【表１８】
2013015174.tif 000034
【０４７６】
【表１９】
2013015174.tif 000035
【０４７７】
【表２０】
2013015174.tif 000036
【０４７８】
【表２１】
2013015174.tif 000037
【０４７９】
【表２２】
2013015174.tif 000038
【０４８０】
【表２３】
2013015174.tif 000039
【０４８１】
【表２４】
2013015174.tif 000040
【０４８２】
【表２５】
2013015174.tif 000041
【０４８３】
【表２６】
2013015174.tif 000042
【０４８４】
【表２７】
2013015174.tif 000043
【０４８５】
【表２８】
2013015174.tif 000044
【０４８６】
【表２９】
2013015174.tif 000045
【０４８７】
【表３０】
2013015174.tif 000046
【０４８８】
【表３１】
2013015174.tif 000047
【０４８９】
【表３２】
2013015174.tif 000048
【０４９０】
【表３３】
2013015174.tif 000049
【０４９１】
【表３４】
2013015174.tif 000050
【０４９２】
【表３５】
2013015174.tif 000051
【０４９３】
【表３６】
2013015174.tif 000052
表１〜３６に示すように、本実施形態に係る、（Ａ）２つ以上のエーテル基を有するエーテル化合物、三価リン化合物、及びケトン化合物からなる群より選ばれる少なくとも１種の化合物と、（Ｂ）三ハロゲン化ホウ素と、（Ｃ）エピスルフィド化合物と、を含有する組成物は、安定性及び重合性に優れ、重合性組成物を重合する際の副反応が少なく、該重合性組成物を重合することで重合物を得られることが確認された。それに対して、エーテル基を１つ有するエーテル化合物、スルフィド化合物、アルコール化合物、酸性化合物、含窒素化合物から選ばれる１種の化合物と、三ハロゲン化ホウ素と、エピスルフィド化合物を含有する重合性組成物や、エピスルフィド化合物を重合させる際に用いられる公知の熱重合促進剤を用いた比較例によれば、安定性、重合性、副反応性の評価において全て満たすものは確認されなかった。【０４９４】
（実施例３６１）
＜重合物を塗付したガラス基板の準備＞
（１）実施例７１で得られた重合物を、同重量のジクロロメタン（和光純薬株式会社製）に溶解し、重合物溶液を得た。
なお、重合物を溶解するために用いる化合物は、特に限定されず、重合物を溶解させられ、且つ後の工程において除去できるものであれば良い。
（２）両面光学研磨された角型石英ガラス板（ジーエルサイエンス株式会社製、サイズ１０ｍｍ×１０ｍｍ、厚み１ｍｍ）上に、上記（１）の重合物溶液を滴下し、バーコーター（第一理化株式会社、番線の番号Ｎｏ．１８）で約４１μｍに塗付した。
（３）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（２）で得られた石英ガラス板を入れ、室温、１３Ｐａ、２４時間乾燥させた。
なお、乾燥する際の、温度、圧力は、特に限定されず、重合物溶液に含有される揮発物が急激に揮発しない条件を適宜選択すれば良い。本実施例においては、徐々に減圧を行い、最終的に１３ｋＰａとした。
＜ガラス基板上の重合物の透明性維持評価＞
（４）乾燥後の石英ガラス板上にある重合物塗布部の全光線透過率を、ヘーズメーター（日本電色工業株式会社製、ＮＤＨ−５０００Ｗ）を用い、測定した（ここで得られた全光線透過率を、「ＴＬＴ０」という。）。本実施例では、全光線透過率は８６％であった。
（５）乾燥後の石英ガラス板を、温度２５℃、湿度６０％ＲＨに設定した恒温恒湿器（エスペック株式会社製、ＰＳＬ−４Ｊ）に、３００日間入れ、保持した。
（６）上記（５）で得られた石英ガラス板上にある重合物塗布部の全光線透過率を、上記（４）と同様に測定した（ここで得られた全光線透過率を、「ＴＬＴ３００」という。）。
（７）ＴＬＴ３００が、８０％以上の場合に良好（「Ａ」）と判断し、８５％以上の場合に特に良好（「ＡＡ」）と判断し、これ以外の場合に不良（「Ｃ」）と判断した。本実施例では、ＴＬＴ３００が８０％であったことから、良好と判断した。
（８）透明性の維持割合（以下、「ｄＴＬＴ」という。）を、下記式を用いて、算出した。
ｄＴＬＴ（％）＝ＴＬＴ３００／ＴＬＴ０×１００
（９）透明性の維持割合が、９０％以上の場合に良好（「Ａ」）と判断し、９５％以上の場合に特に良好（「ＡＡ」）と判断し、これ以外の場合に不良（「Ｃ」）と判断した。本実施例では、透明性の維持割合が、９３％であったことから、良好と判断した。
（１０）上記（７）及び（９）の評価において、同時に特に良好であると判断された場合、及び少なくとも１つの評価において良好と判断され、それ以外の評価において特に良好又は良好と判断された場合に、総合判定として合格（（「ＡＡ」又は「Ａ」）とした。それ以外の場合については、全て不合格（「Ｃ」）とした。
なお、本実施例では、ＴＬＴ３００が８０％と良好（「Ａ」）であり、ｄＴＬＴが９３％と良好（「Ａ」）であり、両評価において共に良好であったことから、総合判定としては良好（「Ａ」）と判断した。【０４９５】
（実施例３６２〜３７５）
表３７に記載の実施例で得られた重合物を用いた以外は、実施例３６１と同様の方法により、重合物が塗付されたガラス基板を評価した。【０４９６】
【表３７】
2013015174.tif 000053
表３７に示すように、本実施形態に係る、（Ａ）２つ以上のエーテル基を有するエーテル化合物、三価リン化合物、及びケトン化合物からなる群より選ばれる少なくとも１種の化合物と、（Ｂ）三ハロゲン化ホウ素と、（Ｃ）エピスルフィド化合物と、を含有する組成物を重合して得られる重合物は、長期保管しても透明性の変化が少ないことが確認された。【０４９７】
＜重合物中のビニル結合含有量の算出（以下、「ＶＡ法」という。）：１Ｈ−ＮＭＲ測定＞
以下の手順で、重合物中のビニル結合含有量を算出した。
（１）サンプル瓶に、１０ｍｇの重合物と、２０ｍｇの内部標準物質を計りとり、更にクロロホルム−ｄ（和光純薬工業株式会社製）を加え、全体量を１ｇに調整した。
・内部標準物質：１，１，２，２−テトラブロモエタン（東京化成工業株式会社製、以下、「ＴＢＥ」という。）
（２）上記（１）の溶液を、直径４ｍｍφのＮＭＲチューブに移し、下記条件で、１Ｈ−ＮＭＲを測定した。
フーリエ変換核磁気共鳴装置：日本電子株式会社製「ＥＣＡ７００型」
核種：１Ｈ
積算回数：３００００回
上記測定結果から、以下の手順で、重合物中のビニル結合含有量を算出した。
（３）１Ｈ−ＮＭＲチャートから、ビニル基由来ピークの面積値を算出した。
ここで、ビニル基由来のピークとは、ビニル基を構成する炭化水素上の１つの水素に由来するピークを指し、重合物を構成するビニル基に由来する水素以外の水素に由来するピークと重複しないピークが適宜選択される。
（４）１Ｈ−ＮＭＲチャートから、内部標準物質由来ピークの面積値を算出した。
（５）上記（３）及び（４）で算出した面積値を、下記式に代入し、ビニル結合含有量（％）を求めた。
ビニル結合含有量（％）＝ＶＩＮＡ×（ＴＢＥＧ／ＴＢＥＭ）×（２／ＴＢＥＡ）／×ＶＩＮＭ／ＰＯＬＧ×１００
ＶＩＮＡ：ビニル基由来ピークの面積値
ＶＩＮＭ：ビニル基の物質量（本実施例においては、Ｃ＝Ｃ結合に該当する２４）
ＴＢＥＡ：ＴＢＥの２つの水素に由来するピークの面積値
ＴＢＥＧ：１Ｈ−ＮＭＲ測定を行う溶液を調製する際に、使用したＴＢＥの重量（ｇ）（本実施例においては２０ｍｇ）
ＴＢＥＭ：ＴＢＥの分子量
ＰＯＬＧ：１Ｈ−ＮＭＲ測定を行う溶液を調製する際に、使用した重合物の重量（ｇ）（本実施例においては１０ｍｇ）【０４９８】
＜重合物中のビニル結合含有量の算出（以下、「ＶＢ法」という。）：１３Ｃ−ＮＭＲ測定＞
重合物がクロロホルム−ｄに溶解しない場合には、以下の手順により、重合物中のビニル結合含有量を算出した。
（１）重合物１ｇと、内部標準物質０．１ｇの混合物を、凍結粉砕機を用い、粉体とした。
・内部標準物質：１，１，１，２，２，２−ヘキサクロロエタン（Ａｌｄｒｉｃｈ社製、以下、「ＨＣＥ」という）
（２）上記（１）の試料を、直径４ｍｍφのＮＭＲチューブに移し、下記条件で、１３Ｃ−ＮＭＲを測定した。
フーリエ変換核磁気共鳴装置：日本電子株式会社製「ＥＣＡ７００型」
核種：１３Ｃ
測定方法：ＤＤ／ＭＡＳ法
パルス幅：４５°
積算回数：１０００００回
ＭＡＳ：１００００Ｈｚ
上記測定結果から、以下の手順で、重合物中のビニル結合含有量を算出した。
（３）１３Ｃ−ＮＭＲチャートから、ビニル基由来ピークの面積値を算出した。
ここで、ビニル基由来のピークとは、ビニル基を構成する炭素に由来するピークを指し、重合物を構成するビニル基に由来する炭素以外の炭素に由来するピークと重複しないピークが適宜選択される。
（４）１３Ｃ−ＮＭＲチャートから、内部標準物質由来ピークの面積値を算出した。
（５）上記（３）及び（４）で算出した面積値を、下記式に代入し、ビニル結合含有量（％）を求めた。
ビニル結合含有量（％）＝ＶＩＣＡ×（ＨＣＥＧ／ＨＣＥＭ）×（２／ＨＣＥＡ）／×ＶＩＣＭ／ＰＯＣＧ×１００
ＶＩＣＡ：ビニル基由来ピークの面積値
ＶＩＣＭ：ビニル基の物質量（本実施例においては、Ｃ＝Ｃ結合に該当する２４）
ＨＣＥＡ：ＴＢＥの２つの水素に由来するピークの面積値
ＨＣＥＧ：１３Ｃ−ＮＭＲ測定を行う溶液を調製する際に、使用したＨＣＥの重量（ｇ）（本実施例においては０．１ｇ）
ＨＣＥＭ：ＨＣＥの分子量
ＰＯＣＧ：１３Ｃ−ＮＭＲ測定を行う溶液を調製する際に、使用した重合物の重量（ｇ）（本実施例においては１ｇ）【０４９９】
＜重合物中のホウ素、及びリン原子含有量の測定：ＩＣＰ測定＞
ＩＣＰ測定は、以下の手順で行った。
（１）テフロン（登録商標）製容器に、重合物及び硝酸を入れ、加熱・攪拌することで、溶解した。
なお、重合物が硝酸のみでは溶解しない場合には、硝酸とフッ酸の混合液を用いた。
また、重合物が加熱のみでは溶解しない場合には、マイクロウェーブを照射した。
上記のように、重合物の溶解が困難な場合に用いることができる手法としては、「ＩＣＰ発光分析・ＩＣＰ質量分析の基礎と実際−装置を使いこなすために（オーム社製）」や「Ｐｒａｃｔｉｃａｌ  Ｇｕｉｄｅ  ｔｏ  ＩＣＰ−ＭＳ：  Ａ  Ｔｕｔｏｒｉａｌ  ｆｏｒ  Ｂｅｇｉｎｎｅｒｓ，  Ｓｅｃｏｎｄ  Ｅｄｉｔｉｏｎ  （Ｐｒａｃｔｉｃａｌ  Ｓｐｅｃｔｒｏｓｃｏｐｙ）（ＣＲＣ  Ｐｒｅｓｓ社製）」を参考に、実施した。
（２）上記（１）で得られた溶解液を、テフロン（登録商標）ビーカーに取り出し、ホットプレート上で乾固した。
（３）上記（２）の乾固物に、硝酸と塩酸の混合液を添加し、ホットプレート上で加熱溶解した。
（４）上記（３）の溶解液に純水を加え、一定溶とした。
（５）上記（４）の溶液を、ＩＣＰ質量分析装置（Ａｇｉｌｅｎｔ社製、「７５００ｃｓ」）又はＩＣＰ発光分光分析装置（Ａｇｉｌｅｎｔ社製、「７３０−ＥＳ」）を用いて、重合物中のホウ素、及びリン原子含有量を測定した。【０５００】
（実施例３７６）
＜三ハロゲン化ホウ素−エーテル化合物（ＢＦ３−ＭＥＣＣ−１）の準備＞
（１）準備：マグネチックスターラー上に、投げ込み式冷却加熱ユニットが取り付けられたウォーターバスを載せ、そこに水及び攪拌子を入れた。投げ込み式冷却加熱ユニットを起動させ、水の温度が２０℃となるように設定した。
（２）窒素雰囲気とした反応容器を上記（１）のウォーターバスに設置し、１，４−ジオキサン２４質量％、三フッ化ホウ素ジエチルエーテル錯体７６質量％を、反応容器に添加し、１時間撹拌した。
（３）反応容器に減圧溜去装置を取り付け、徐々に減圧を行い、最終的に２ｋＰａまで減圧し、４時間維持した。
（４）上記（３）で得られたものを用い、１１Ｂ−ＮＭＲによる解析を行うことで、錯体が形成されていることを確認した。【０５０１】
＜組成物の調製及び重合＞
（５）上記（１）と同様の手順で準備を行った。
（６）窒素雰囲気とした反応容器を上記（５）のウォーターバスに設置し、表１８の組成比率に従って、反応容器に添加し、撹拌することで組成物を調製した。
（７）上記（６）において調整した組成物を、表１９の重合条件に従い重合することで、重合物を得た。
（８）上記（７）で得られた重合物のエピスルフィド基反応率を、表１９の方法により測定し、元となるエピスルフィド化合物中のエピスルフィド基が重合していることを確認した。
（９）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（８）で得られた重合物を入れ、１００℃、１３Ｐａ、２４時間乾燥させた。
なお、乾燥する際の、温度、圧力は、特に限定されず、重合物内に含有される揮発物が急激に揮発しない条件を適宜選択すれば良い。本実施例においては、徐々に減圧を行い、最終的に１３ｋＰａとした。
（１０）上記（９）で得られた重合物中のビニル基含有量を、表１９の方法により測定した。【０５０２】
＜重合物の耐熱変色評価：重合物の元となるエピスルフィド化合物が１つのエピスルフィド基を有する場合＞
（１１）上記（９）で得られた重合物を、同重量のジクロロメタン（和光純薬株式会社製）に溶解し、重合物溶液を得た。
なお、重合物を溶解するために用いる化合物は、特に限定されず、重合物を溶解させられ、且つ後の工程において除去できるものであれば良い。
（１２）両面光学研磨された角型石英ガラス板（ジーエルサイエンス株式会社製、サイズ１０ｍｍ×１０ｍｍ、厚み１ｍｍ）上に、上記（１１）の重合物溶液を滴下し、バーコーター（第一理化株式会社、番線の番号Ｎｏ．１８）で約４１μｍに塗付した。
（１３）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（１２）で得られた石英ガラス板を入れ、室温、１３Ｐａ、２４時間乾燥させた。
なお、乾燥する際の、温度、圧力は、特に限定されず、重合物溶液に含有される揮発物が急激に揮発しない条件を適宜選択すれば良い。本実施例においては、徐々に減圧を行い、最終的に１３ｋＰａとした。
（１４）乾燥後の石英ガラス板を、温度１３０℃に設定した恒温器（エスペック株式会社製、ＰＶＨＣ−３３２）に、１０００時間入れ、保持した。
（１５）上記（１４）で得られた石英ガラス板上にある重合物塗布部のイエローインデックス（以下、「ＹＩ」という。）を、分光測色計（コニカミノルタ社製、ＣＭ−３６００ｄ）を用い、測定した。
なお、本実施例では、ＹＩは１であった。
（１６）ＹＩが、１０以下の場合に良好（「Ａ」）と判断し、５以下の場合に特に良好（「ＡＡ」）と判断し、これ以外の場合に不良（「Ｃ」）と判断した。本実施例では、ＹＩが１であったことから、特に良好と判断した。【０５０３】
＜重合物の耐熱変色評価：重合物の元となるエピスルフィド化合物が２つ以上のエピスルフィド基を有する場合＞
（１７）両面光学研磨された角型石英ガラス板（ジーエルサイエンス株式会社製、サイズ１０ｍｍ×１０ｍｍ、厚み１ｍｍ）上に、上記（６）で調整した組成物を滴下し、バーコーター（第一理化株式会社、番線の番号Ｎｏ．１８）で約４１μｍに塗付した。
（１８）上記（１７）で得られた石英ガラス板を、表で示された重合条件に従い重合することで、石英ガラス板上に重合物を得た。
（１９）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（１８）で得られた石英ガラス板を入れ、１００℃、１３Ｐａ、２４時間乾燥させた。
なお、乾燥する際の、温度、圧力は、特に限定されず、重合物内に含有される揮発物が急激に揮発しない条件を適宜選択すれば良い。本実施例においては、徐々に減圧を行い、最終的に１３ｋＰａとした。
（２０）上記（１９）で得られた石英ガラス板を、温度１３０℃に設定した恒温器（エスペック株式会社製、ＰＶＨＣ−３３２）に、１０００時間入れ、保持した。
（２１）上記（２０）で得られた石英ガラス板上にある重合物塗布部のイエローインデックス（以下、「ＹＩ」、という。）を、分光測色計（コニカミノルタ社製、ＣＭ−３６００ｄ）を用い、測定した。
（２２）ＹＩが、１０以下の場合に良好（「Ａ」）と判断し、５以下の場合に特に良好（「ＡＡ」）と判断し、これ以外の場合に不良（「Ｃ」）と判断した。【０５０４】
（実施例３７７〜４１９）
表３８，３９の組成比率、及び表４０，４１の重合条件とした以外は、実施例３７６と同様の方法により、重合物を得た。実施例３７７〜４１９で得られた重合物の評価結果を表４０，４１に示す。
なお、実施例３８２〜３８８、３９５〜４０３では、重合物を封管された耐圧瓶内で用意した。【０５０５】
（実施例４２０）
三ハロゲン化ホウ素−三価リン化合物（ＢＦ３−３ＰＣＲ−１）の準備において、トリ−ｎ−オクチルホスフィン７２質量％、三フッ化ホウ素ジエチルエーテル錯体２８質量％を用い、表４２の組成比率、表４４の重合条件とした以外は、実施例３７６と同様の方法により行った。【０５０６】
（実施例４２１〜４６３）
表４２，４３の組成比率、及び表４４，４５の重合条件とした以外は、実施例４２０と同様の方法により、重合物を得た。実施例４２１〜４６３で得られた重合物の評価結果を表４４，４５に示す。
なお、実施例４２６〜４３２、４３９〜４４７では、重合物を封管された耐圧瓶内で用意した。【０５０７】
（実施例４６４）
三ハロゲン化ホウ素−ケトン化合物（ＢＦ３−ＭＫＣＪ−１）の準備において、シクロヘキサノン４１質量％、三フッ化ホウ素ジエチルエーテル錯体５９質量％を用い、表４６の組成比率、表４８の重合条件とした以外は、実施例３７６と同様の方法により行った。【０５０８】
（実施例４６５〜５０７）
表４６，４７の組成比率、及び表４８，４９の重合条件とした以外は、実施例４６４と同様の方法により、重合物を得た。実施例４６５〜５０７で得られた重合物の評価結果を表４８，４９に示す。
なお、実施例４７０〜４７６、４８３〜４９１では、重合物を封管された耐圧瓶内で用意した。【０５０９】
（比較例５７〜９０）
表５０の組成に従って、上記実施例３７６と同様の方法により、比較例５７〜９０の組成物を調製し、表５１の重合条件に従って、重合物を得た。比較例５７〜７９で得られた重合物の評価結果を表５１に示す。比較例８０〜９０は、組成物を調整する際に、重合物となってしまったため、評価できなかった。
なお、比較例５７〜６３、７１〜７９では、重合物を封管された耐圧瓶内で用意した。【０５１０】
【表３８】
2013015174.tif 000054
【０５１１】
【表３９】
2013015174.tif 000055
【０５１２】
【表４０】
2013015174.tif 000056
【０５１３】
【表４１】
2013015174.tif 000057
【０５１４】
【表４２】
2013015174.tif 000058
【０５１５】
【表４３】
2013015174.tif 000059
【０５１６】
【表４４】
2013015174.tif 000060
【０５１７】
【表４５】
2013015174.tif 000061
【０５１８】
【表４６】
2013015174.tif 000062
【０５１９】
【表４７】
2013015174.tif 000063
【０５２０】
【表４８】
2013015174.tif 000064
【０５２１】
【表４９】
2013015174.tif 000065
【０５２２】
【表５０】
2013015174.tif 000066
【０５２３】
【表５１】
2013015174.tif 000067
【０５２４】
表３８〜５１に示すように、本実施形態に係る、ビニル基含有量が２質量％以下である、エピスルフィド化合物の重合物は、高温下長期保持しても変色が少なく、高温下での安定性が高いことが確認された。【０５２５】
（実施例５０８）
＜三ハロゲン化ホウ素−エーテル化合物（ＢＦ３−ＭＥＣＣ−１）の準備＞
（１）準備：マグネチックスターラー上に、投げ込み式冷却加熱ユニットが取り付けられたウォーターバスを載せ、そこに水及び攪拌子を入れた。投げ込み式冷却加熱ユニットを起動させ、水の温度が２０℃となるように設定した。
（２）窒素雰囲気とした反応容器を上記（１）のウォーターバスに設置し、１，４−ジオキサン２４質量％、三フッ化ホウ素ジエチルエーテル錯体７６質量％を、反応容器に添加し、１時間撹拌した。
（３）反応容器に減圧溜去装置を取り付け、徐々に減圧を行い、最終的に２ｋＰａまで減圧し、４時間維持した。
（４）上記（３）で得られたものを用い、１１Ｂ−ＮＭＲによる解析を行うことで、錯体が形成されていることを確認した。【０５２６】
＜組成物の調製及び重合＞
（５）上記（１）と同様の手順で準備を行った。
（６）窒素雰囲気とした反応容器を上記（５）のウォーターバスに設置し、表５２の組成比率に従って、反応容器に添加し、撹拌することで組成物を調製した。
（７）上記（６）において調整した組成物を、表５４の重合条件に従い重合することで、重合物を得た。
（８）上記（７）で得られた重合物のエピスルフィド基反応率を、表５４の方法により測定し、元となるエピスルフィド化合物中のエピスルフィド基が重合していることを確認した。
（９）上記（７）で得られた重合物を用い、ＩＣＰ測定を行い、重合物中のホウ素原子含有量を求めた。【０５２７】
＜重合物の耐熱安定性評価（以下、「ＴＡ法」という。）：重合物の元となるエピスルフィド化合物が１つのエピスルフィド基を有する場合＞
（１０）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（７）で得られた重合物を入れ、５０℃、１３Ｐａ、２４時間乾燥させた。
（１１）上記（１０）で得られた重合物を、乾燥したガラス製容器に移し、重合物の重量を測定した（以下、「ＪＧＷＳ」という。）。
（１２）恒温器（エスペック社製、ＩＰＨＨ−２０２）に入れ、窒素雰囲気とした後、器内温度を１５０℃として、１０００時間保持した。
（１３）上記（１２）で得られた重合物の重量を測定した（以下、「ＪＧＷＦ」という。）。
（１４）重合物の重量変化（以下、「ＪＧＷ」という。）を、以下の式により算出した。
ＪＧＷ（％）＝１００−ＪＧＷＦ／ＪＧＷＳ×１００
（１５）ＪＧＷが、５％以下の場合に良好（「Ａ」）と判断し、２％以下の場合に特に良好（「ＡＡ」）と判断し、これ以外の場合に不良（「Ｃ」）と判断した。本実施例では、ＪＧＷが５％であったことから、良好と判断した。【０５２８】
＜重合物の耐熱安定性評価（以下、「ＴＢ法」という。）：重合物の元となるエピスルフィド化合物が２つ以上のエピスルフィド基を有する場合＞
恒温器の器内温度を２００℃とした以外は、ＴＡ法と同様に行った。【０５２９】
（実施例５０９〜５５７）
表５２，５３の組成比率、及び表５４，５５の重合条件とした以外は、実施例５０８と同様の方法により、重合物を得た。実施例５０９〜５５７で得られた重合物の評価結果を表５４，５５に示す。
なお、実施例５１７〜５２３、５３０〜５３８では、重合物を封管された耐圧瓶内で用意した。【０５３０】
（実施例５５８）
三ハロゲン化ホウ素−三価リン化合物（ＢＦ３−３ＰＣＲ−１）の準備において、トリ−ｎ−オクチルホスフィン７２質量％、三フッ化ホウ素ジエチルエーテル錯体２８質量％を用い、表５６の組成比率、表５８の重合条件とした以外は、実施例５０８と同様の方法により行った。【０５３１】
（実施例５５９〜６０７）
表５６，５７の組成比率、及び表５８，５９の重合条件とした以外は、実施例５５８と同様の方法により、重合物を得た。実施例５５９〜６０７で得られた重合物の評価結果を表５８，５９に示す。
なお、実施例５６７〜５７３、５８０〜５８８では、重合物を封管された耐圧瓶内で用意した。【０５３２】
（実施例６０８）
三ハロゲン化ホウ素−ケトン化合物（ＢＦ３−ＭＫＣＪ−１）の準備において、シクロヘキサノン４１質量％、三フッ化ホウ素ジエチルエーテル錯体５９質量％を用い、表６０の組成比率、表６２の重合条件とした以外は、実施例５０８と同様の方法により行った。【０５３３】
（実施例６０９〜６５７）
表６０，６１の組成比率、及び表６２，６３の重合条件とした以外は、実施例６０８と同様の方法により、重合物を得た。実施例６０９〜６５７で得られた重合物の評価結果を表６２，６３に示す。
なお、実施例６１７〜６２３、６３０〜６３８では、重合物を封管された耐圧瓶内で用意した。【０５３４】
（比較例９１〜１２７）
表６４の組成に従って、上記実施例５０８と同様の方法により、比較例９１〜１２７の重合性組成物を調製し、表６５の重合条件に従って、重合物を得た。
比較例９１〜１２７で得られた重合物の評価結果を表６５に示す。
なお、比較例９１〜９７、１０５〜１１３では、重合物を封管された耐圧瓶内で用意した。【０５３５】
【表５２】
2013015174.tif 000068
【０５３６】
【表５３】
2013015174.tif 000069
【０５３７】
【表５４】
2013015174.tif 000070
【０５３８】
【表５５】
2013015174.tif 000071
【０５３９】
【表５６】
2013015174.tif 000072
【０５４０】
【表５７】
2013015174.tif 000073
【０５４１】
【表５８】
2013015174.tif 000074
【０５４２】
【表５９】
2013015174.tif 000075
【０５４３】
【表６０】
2013015174.tif 000076
【０５４４】
【表６１】
2013015174.tif 000077
【０５４５】
【表６２】
2013015174.tif 000078
【０５４６】
【表６３】
2013015174.tif 000079
【０５４７】
【表６４】
2013015174.tif 000080
【０５４８】
【表６５】
2013015174.tif 000081
【０５４９】
表５２〜６５に示すように、本実施形態に係る、ホウ素原子含有量が１〜６５００ｐｐｍである、エピスルフィド化合物の重合物は、高温下長期保持しても揮発分が少なく、高温下での安定性が高いことが確認された。【０５５０】
（実施例６５８）
＜三ハロゲン化ホウ素−三価リン化合物（ＢＦ３−３ＰＣＲ−１）の準備＞
（１）準備：マグネチックスターラー上に、投げ込み式冷却加熱ユニットが取り付けられたウォーターバスを載せ、そこに水及び攪拌子を入れた。投げ込み式冷却加熱ユニットを起動させ、水の温度が２０℃となるように設定した。
（２）窒素雰囲気とした反応容器を上記（１）のウォーターバスに設置し、トリ−ｎ−オクチルホスフィン７２質量％、三フッ化ホウ素ジエチルエーテル錯体２８質量％を、反応容器に添加し、１時間撹拌した。
（３）反応容器に減圧溜去装置を取り付け、徐々に減圧を行い、最終的に２ｋＰａまで減圧し、４時間維持した。
（４）上記（３）で得られたものを用い、１１Ｂ−ＮＭＲによる解析を行うことで、錯体が形成されていることを確認した。【０５５１】
＜組成物の調製及び重合＞
（５）上記（１）と同様の手順で準備を行った。
（６）窒素雰囲気とした反応容器を上記（５）のウォーターバスに設置し、表３４の組成比率に従って、反応容器に添加し、撹拌することで組成物を調製した。
（７）上記（６）において調整した組成物を、表３５の重合条件に従い重合することで、重合物を得た。
（８）上記（７）で得られた重合物のエピスルフィド基反応率を、表３５の方法により測定し、元となるエピスルフィド化合物中のエピスルフィド基が重合していることを確認した。
（９）上記（７）で得られた重合物を用い、ＩＣＰ測定を行い、重合物中のリン原子含有量を求めた。【０５５２】
＜重合物の耐候性評価：重合物の元となるエピスルフィド化合物が１つのエピスルフィド基を有する場合＞
（１０）上記（７）で得られた重合物を、同重量のジクロロメタン（和光純薬株式会社製）に溶解し、重合物溶液を得た。
なお、重合物を溶解するために用いる化合物は、特に限定されず、重合物を溶解させられ、且つ後の工程において除去できるものであれば良い。
（１１）両面光学研磨された角型石英ガラス板（ジーエルサイエンス株式会社製、サイズ１０ｍｍ×１０ｍｍ、厚み１ｍｍ）上に、上記（１）の重合物溶液を滴下し、バーコーター（第一理化株式会社、番線の番号Ｎｏ．１８）で約４１μｍに塗付した。
（１２）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（１１）で得られた石英ガラス板を入れ、室温、１３Ｐａ、２４時間乾燥させた。
なお、乾燥する際の、温度、圧力は、特に限定されず、重合物溶液に含有される揮発物が急激に揮発しない条件を適宜選択すれば良い。本実施例においては、徐々に減圧を行い、最終的に１３ｋＰａとした。
（１３）乾燥後の石英ガラス板を、以下の条件にて、耐候性試験を行った。
耐候性試験機：スガ試験機株式会社製「ＳＸ１２０」
試験時間：５０００時間
放射照度：６０Ｗ／ｍ２
ブラックパネル温度：６３℃
湿度：５０％
（１４）上記（１３）で得られた石英ガラス板上にある重合物塗布部のイエローインデックス（以下、「ＹＩ」という。）を、分光測色計（コニカミノルタ社製、ＣＭ−３６００ｄ）を用い、測定した。本実施例では、ＹＩは９であった。
（１５）ＹＩが、１０以下の場合に良好（「Ａ」）と判断し、５以下の場合に特に良好（「ＡＡ」）と判断し、これ以外の場合に不良（「Ｃ」）と判断した。本実施例では、ＹＩが９であったことから、良好と判断した。【０５５３】
＜重合物の耐熱変色評価：重合物の元となるエピスルフィド化合物が２つ以上のエピスルフィド基を有する場合＞
（１６）両面光学研磨された角型石英ガラス板（ジーエルサイエンス株式会社製、サイズ１０ｍｍ×１０ｍｍ、厚み１ｍｍ）上に、上記（６）で調整した組成物を滴下し、バーコーター（第一理化株式会社、番線の番号Ｎｏ．１８）で約４１μｍに塗付した。
（１７）上記（１６）で得られた石英ガラス板を、表で示されたの重合条件に従い重合することで、石英ガラス上に重合物を得た。
（１８）上記（１７）で得られた石英ガラス板を、以下の条件にて、耐候性試験を行った。
耐候性試験機：スガ試験機株式会社製「ＳＸ１２０」
試験時間：５０００時間
放射照度：６０Ｗ／ｍ２
ブラックパネル温度：６３℃
湿度：５０％
（１９）上記（１８）で得られた石英ガラス板上にある重合物塗布部のイエローインデックス（以下、「ＹＩ」という。）を、分光測色計（コニカミノルタ社製、ＣＭ−３６００ｄ）を用い、測定した。
（２０）ＹＩが、１０以下の場合に良好（「Ａ」）と判断し、５以下の場合に特に良好（「ＡＡ」）と判断し、これ以外の場合に不良（「Ｃ」）と判断した。【０５５４】
（実施例６５９〜７０７）
表６６，６７の組成比率、及び表６８，６９の重合条件とした以外は、実施例６５８と同様の方法により、重合物を得た。実施例６５９〜７０７で得られた重合物の評価結果を表６８，６９に示す。
なお、実施例６６７〜６７３、６８０〜６８８では、重合物を封管された耐圧瓶内で用意した。【０５５５】
（比較例１２５〜１５８）
表７０の組成に従って、上記実施例６５８と同様の方法により、比較例１２５〜１５８の組成物を調製し、表７１の重合条件に従って、重合物を得た。比較例１２５〜１４７で得られた重合物の評価結果を表７１に示す。比較例１４８〜１５８は、組成物を調整する際に、重合物となってしまったため、評価できなかった。
なお、比較例１２５〜１３１、１３９〜１４７では、重合物を封管された耐圧瓶内で用意した。【０５５６】
【表６６】
2013015174.tif 000082
【０５５７】
【表６７】
2013015174.tif 000083
【０５５８】
【表６８】
2013015174.tif 000084
【０５５９】
【表６９】
2013015174.tif 000085
【０５６０】
【表７０】
2013015174.tif 000086
【０５６１】
【表７１】
2013015174.tif 000087
【０５６２】
表６６〜７１に示すように、本実施形態に係る、リン原子含有量が１〜１４０００ｐｐｍである、エピスルフィド化合物の重合物は、太陽光に類似した光に長期間曝されても変色が少なく、光に対する安定性が高いことが確認された。【０５６３】
（実施例７０８）
＜三ハロゲン化ホウ素−エーテル化合物（ＢＦ３−ＭＥＣＣ−１）の準備＞
（１）準備：マグネチックスターラー上に、投げ込み式冷却加熱ユニットが取り付けられたウォーターバスを載せ、そこに水及び攪拌子を入れた。投げ込み式冷却加熱ユニットを起動させ、水の温度が２０℃となるように設定した。
（２）窒素雰囲気とした反応容器を上記（１）のウォーターバスに設置し、１，４−ジオキサン２４質量％、三フッ化ホウ素ジエチルエーテル錯体７６質量％を、反応容器に添加し、１時間撹拌した。
（３）反応容器に減圧溜去装置を取り付け、徐々に減圧を行い、最終的に２ｋＰａまで減圧し、４時間維持した。
（４）上記（３）で得られたものを用い、１１Ｂ−ＮＭＲによる解析を行うことで、錯体が形成されていることを確認した。【０５６４】
＜組成物の調製及び重合＞
（５）上記（１）と同様の手順で準備を行った。
（６）窒素雰囲気とした反応容器を上記（５）のウォーターバスに設置し、表７２の組成比率に従って、反応容器に添加し、撹拌することで組成物を調製した。（７）上記（６）において調整した組成物を、表７７の重合条件に従い重合することで、重合物を得た。
なお、混合指標γは、以下の式（１９）により算出した。
指標γ＝αｄ／αｔ×１００  （１９）
ここで、
αｄ：連鎖移動剤の物質量（ｍｏｌ）
αｔ：（Ｃ）エピスルフィド化合物に含まれるエピスルフィド基の物質量（ｍｏｌ）、をそれぞれ示す。
（８）上記（７）で得られた重合物のエピスルフィド基反応率を、表７７の方法により測定し、元となるエピスルフィド化合物中のエピスルフィド基が重合していることを確認した。【０５６５】
＜重合物の耐熱安定性評価（以下、「ＲＡ法」という。）：重合物の元となるエピスルフィド化合物が１つのエピスルフィド基を有する場合＞
（９）真空乾燥器（東京理化器械株式会社製、ＶＯＳ−４５１Ｄ、なお、真空ポンプには、アルバック機工株式会社製、小型油回転真空ポンプ  ＧＣＤ−２０１Ｘを用いた）に上記（７）で得られた重合物を入れ、５０℃、１３Ｐａ、２４時間乾燥させた。
（１０）上記（９）で得られた重合物を、乾燥したガラス製容器に移し、重合物の重量を測定した（以下、「ＲＧＷＳ」という。）。
（１１）恒温器（エスペック社製、ＩＰＨＨ−２０２）に入れ、窒素雰囲気とした後、器内温度を１８０℃として、１０００時間保持した。
（１２）上記（１１）で得られた重合物の重量を測定した（以下、「ＲＧＷＦ」という。）。
（１３）重合物の重量変化（以下、「ＲＧＷ」という。）を、以下の式により算出した。
ＲＧＷ（％）＝１００−ＲＧＷＦ／ＲＧＷＳ×１００
（１４）ＲＧＷが、５％以下の場合に良好（「Ａ」）と判断し、２％以下の場合に特に良好（「ＡＡ」）と判断し、これ以外の場合に不良（「Ｃ」）と判断した。本実施例では、ＲＧＷが１％であったことから、特に良好と判断した。【０５６６】
＜重合物の耐熱安定性評価（以下、「ＲＢ法」という。）：重合物の元となるエピスルフィド化合物が２つ以上のエピスルフィド基を有する場合＞
恒温器の器内温度を２５０℃とした以外は、ＴＡ法と同様に行った。【０５６７】
（実施例７０９〜８６０）
表７２〜７６の組成比率、及び表７７〜８１の重合条件とした以外は、実施例７０８と同様の方法により、重合物を得た。実施例７０９〜８６０で得られた重合物の評価結果を表７７〜８１に示す。
なお、実施例７３８〜７４４、７５１〜７６５、７７２〜７８６、７９３〜８００では、重合物を封管された耐圧瓶内で用意した。【０５６８】
（実施例８６１）
三ハロゲン化ホウ素−三価リン化合物（ＢＦ３−３ＰＣＲ−１）の準備において、トリ−ｎ−オクチルホスフィン７２質量％、三フッ化ホウ素ジエチルエーテル錯体２８質量％を用い、表８２の組成比率、表８７の重合条件とした以外は、実施例７０８と同様の方法により行った。【０５６９】
（実施例８６２〜１０１３）
表８２〜８６の組成比率、及び表８７〜９１の重合条件とした以外は、実施例７０８と同様の方法により、重合物を得た。実施例８６２〜１０１３で得られた重合物の評価結果を表８７〜９１に示す。
なお、実施例８９１〜８９７、９０４〜９１８、９２５〜９３９、９４６〜９５３では、重合物を封管された耐圧瓶内で用意した。【０５７０】
（実施例１０１４）
三ハロゲン化ホウ素−ケトン化合物（ＢＦ３−ＭＫＣＪ−１）の準備において、シクロヘキサノン４１質量％、三フッ化ホウ素ジエチルエーテル錯体５９質量％を用い、表９２の組成比率、表９７の重合条件とした以外は、実施例７０８と同様の方法により行った。【０５７１】
（実施例１０１５〜１１６６）
表９２〜９６の組成比率、及び表９７〜１０１の重合条件とした以外は、実施例７０８と同様の方法により、重合物を得た。実施例１０１５〜１１６６で得られた重合物の評価結果を表９７〜１０１に示す。
なお、実施例１０４４〜１０５０、１０５７〜１０７１、１０７８〜１０９２、１０９９〜１１０６では、重合物を封管された耐圧瓶内で用意した。【０５７２】
【表７２】
2013015174.tif 000088
【０５７３】
【表７３】
2013015174.tif 000089
【０５７４】
【表７４】
2013015174.tif 000090
【０５７５】
【表７５】
2013015174.tif 000091
【０５７６】
【表７６】
2013015174.tif 000092
【０５７７】
【表７７】
2013015174.tif 000093
【０５７８】
【表７８】
2013015174.tif 000094
【０５７９】
【表７９】
2013015174.tif 000095
【０５８０】
【表８０】
2013015174.tif 000096
【０５８１】
【表８１】
2013015174.tif 000097
【０５８２】
【表８２】
2013015174.tif 000098
【０５８３】
【表８３】
2013015174.tif 000099
【０５８４】
【表８４】
2013015174.tif 000100
【０５８５】
【表８５】
2013015174.tif 000101
【０５８６】
【表８６】
2013015174.tif 000102
【０５８７】
【表８７】
2013015174.tif 000103
【０５８８】
【表８８】
2013015174.tif 000104
【０５８９】
【表８９】
2013015174.tif 000105
【０５９０】
【表９０】
2013015174.tif 000106
【０５９１】
【表９１】
2013015174.tif 000107
【０５９２】
【表９２】
2013015174.tif 000108
【０５９３】
【表９３】
2013015174.tif 000109
【０５９４】
【表９４】
2013015174.tif 000110
【０５９５】
【表９５】
2013015174.tif 000111
【０５９６】
【表９６】
2013015174.tif 000112
【０５９７】
【表９７】
2013015174.tif 000113
【０５９８】
【表９８】
2013015174.tif 000114
【０５９９】
【表９９】
2013015174.tif 000115
【０６００】
【表１００】
2013015174.tif 000116
【０６０１】
【表１０１】
2013015174.tif 000117
【０６０２】
表７７〜８１、８７〜９１、９７〜１０１に示すように、本実施形態に係る、（Ａ）２つ以上のエーテル基を有するエーテル化合物、三価リン化合物、及びケトン化合物からなる群より選ばれる少なくとも１種の化合物と、（Ｂ）三ハロゲン化ホウ素と、（Ｃ）エピスルフィド化合物と、（Ｄ）連鎖移動剤を含有する組成物を重合して得られる重合物及び硬化物は、高温下長期保持しても揮発分が少なく、高温下での安定性が高いことが確認された。
【産業上の利用可能性】
【０６０３】
本実施形態の組成物及び該組成物を重合してなる重合物若しくは硬化物は、電子材料（碍子類、交流変圧器、開閉機器等の注型及び回路ユニット、各種部品のパッケージ、ＩＣ・ＬＥＤ・半導体の周辺材料［封止材、レンズ材、基板材、ダイボンド材、チップコート材、積層板、光ファイバー、光導波路、光フィルター、電子部品用の接着剤、コート材、シール材、絶縁材、フォトレジスト、エンキャップ材、ポッティング材、光ディスクの光透過層や層間絶縁層、導光板、反射防止膜等］、発電器、モーター等の回転機コイル、巻線含浸、プリント配線基板、積層板、絶縁ボード、中型碍子類、コイル類、コネクター、ターミナル、各種ケース類、電気部品類等）、塗料（防蝕塗料、メンテナンス、船舶塗装、耐蝕ライニング、自動車・家電製品用プライマー、飲料・ビール缶、外面ラッカー、押出チューブ塗装、一般防蝕塗装、メンテナンス途装、木工製品用ラッカー、自動車用電着プライマー、その他工業用電着塗装、飲料・ビール缶内面ラッカー、コイルコーティング、ドラム・缶内面塗装、耐酸ライニング、ワイヤーエナメル、絶縁塗料、自動車用プライマー、各種金属製品の美装兼防蝕塗装、パイプ内外面塗装、電気部品絶縁塗装等）、複合材料（化学プラント用パイプ・タンク類、航空機材、自動車部材、各種スポーツ用品、炭素繊維複合材料、アラミド繊維複合材料等）、土木建築材料（床材、舗装材、メンブレン、滑り止め兼薄層舗装、コンクリート打ち継ぎ・かさ上げ、アンカー埋め込み接着、プレキャストコンクリート接合、タイル接着、コンクリート構造物の亀裂補修、台座のグラウト・レベリング、上下水道施設の防蝕・防水塗装、タンク類の耐蝕積層ライニング、鉄構造物の防蝕塗装、建築物外壁のマスチック塗装等）、接着剤（金属・ガラス・陶磁器・セメントコンクリート・木材・プラスチック等の同種又は異種材質の接着剤、自動車・鉄道車両・航空機等の組み立て用接着剤、プレハブ用複合パネル製造用接着剤等：一液型、二液型、シートタイプを含む。）、航空機・自動車・プラスチック成形の治工具（プレス型、ストレッチドダイ、マッチドダイ等樹脂型、真空成形・ブロー成型用モールド、マスターモデル、鋳物用パターン、積層治工具、各種検査用治工具等）、改質剤・安定剤（繊維の樹脂加工、ポリ塩化ビニル用安定剤、合成ゴムへの添加剤等）、ゴムの改質剤（加硫剤、加硫促進剤等）、として産業上利用の可能性を有する。
【国際調査報告】
2013015174.tif 000121
2013015174.tif 000122
2013015174.tif 000123
2013015174.tif 000124
2013015174.tif 000125